(57)【要約】個々の哺乳動物の毛繊維の外面にコーティングを生成する方法が開示されており、前記方法は、（ａ）少なくとも部分的に硬化したアミノシリコーンフィルムを形成するように、個々の繊維の外面にアミノシリコーンフィルム形成性プレポリマーを含む水中油型エマルションを適用するステップ；および（ｂ）前記アミノシリコーンフィルム上に水性分散液を適用して、前記少なくとも部分的に硬化したアミノシリコーンフィルムをコートする、上層の場合により着色されたポリマーフィルムを生成するステップを含み、ここで、前記水性分散液は（ｉ）中和された酸部分を有するポリマー材料、および場合により（ii）前記ポリマー材料によって少なくとも部分的に包まれ、前記水性分散液内に分散された複数の顔料粒子を含有する。適当なコーティングまたは着色組成物およびそれを含むキットも、前記組成物を調製する方法またはそれで形成されたフィルムを除去する方法も開示されている。【特許請求の範囲】
【請求項１】
哺乳類の毛髪繊維の外面を処理する方法であって、前記方法は以下：
（ａ）前記哺乳類の毛髪繊維の外面に、アミノシリコーン層を形成すること；および
（ｂ）前記アミノシリコーン層上に、中和された酸部分を有する親水性ポリマー材料で形成された複数のポリマー粒子を含有する水性分散液を適用すること、
ここで、前記ポリマー粒子の少なくとも一部のそれぞれにおいて、前記親水性ポリマー材料は少なくとも１つの顔料コア粒子を包み、
前記複数のポリマー粒子は、前記水性分散液内に分散されている；
を含む、前記アミノシリコーン層の外面に付着する、上層の着色ポリマー層を生成するための方法。
【請求項２】
前記水性分散液のｐＨで、前記アミノシリコーン層の前記外面は第１表面ゼータ電位（ζ１）を有し、前記水性分散液は第２ゼータ電位（ζ２）を有し、
ここで、前記ｐＨでのゼータ差（Δζ）は、
Δζ＝ζ１−ζ２
として定義され、
ここで、ミリボルト（ｍＶ）単位のΔζは、以下：
（ｉ）Δζは、少なくとも１０、少なくとも１５、少なくとも２０、少なくとも２５、少なくとも３０、少なくとも４０、または少なくとも５０である；
（ｉｉ）Δζは、１０〜８０、１０〜７０、１０〜６０、１５〜８０、１５〜７０、１５〜６０、２０〜８０、２０〜７０、２０〜６０、２５〜８０、２５〜７０、２５〜６０、３０〜８０、３０〜７０、３０〜６０、３５〜８０、３５〜７０、または３５〜６０の範囲内である；
（ｉｉｉ）４〜１０．５、４〜１０、６〜１０．５、６〜１０、７〜１０．５、または７〜１０の範囲内である前記ｐＨに対し、前記第１表面ゼータ電位（ζ１）は、ゼロより大きい（ζ１＞０）；
の少なくとも１つを満たす、請求項１に記載の方法。
【請求項３】
前記親水性ポリマー材料の共役酸は、疎水性ポリマー材料である、請求項１または２に記載の方法。
【請求項４】
前記疎水性ポリマー材料の酸部分は、前記疎水性ポリマー材料の８重量％〜３０重量％、１０重量％〜３０重量％、１２重量％〜３０重量％、１２重量％〜２８重量％、１２重量％〜２６重量％、１５重量％〜３０重量％、１５重量％〜２８重量％、１５重量％〜２６重量％、１７重量％〜２２重量％、１７重量％〜２３重量％、１８重量％〜３０重量％、１８重量％〜２８重量％、１８重量％〜２６重量％、２０重量％〜３０重量％、２０重量％〜２８重量％、または２０重量％〜２６重量％を構成する、または、前記親水性ポリマー材料の酸部分は、前記親水性ポリマー材料の８重量％〜３０重量％、１０重量％〜３０重量％、１２重量％〜３０重量％、１２重量％〜２８重量％、１２重量％〜２６重量％、１５重量％〜３０重量％、１５重量％〜２８重量％、１５重量％〜２６重量％、１７重量％〜２２重量％、１７重量％〜２３重量％、１８重量％〜３０重量％、１８重量％〜２８重量％、１８重量％〜２６重量％、２０重量％〜３０重量％、２０重量％〜２８重量％、または２０重量％〜２６重量％を構成する、請求項３に記載の方法。
【請求項５】
前記水性分散液は、場合によりアンモニア（ＮＨ３）、モノエタノールアミン、ジエタノールアミン、トリエタノールアミンおよびモルホリンからなる群から選択される、揮発性塩基を含み、前記方法は、前記中和された酸部分を、酸性化する、大部分をまたは主に酸性化する、または完全に酸性化するための、前記上層の着色ポリマー層に関連する、前記揮発性塩基を揮発させることをさらに含む、請求項１〜４のいずれかに記載の方法。
【請求項６】
前記上層の着色ポリマー層中の前記親水性ポリマー材料の一部を、大部分を、またはすべてをその共役酸に変換することをさらに含み、前記変換は前記水性分散液の液体担体の能動的または受動的蒸発を任意に含む、請求項１〜５のいずれかに記載の方法。
【請求項７】
疎水性ポリマー材料を得るために、前記親水性ポリマー材料をその共役酸に十分に変換することをさらに含み、前記変換は、前記水性分散液の液体担体の能動的または受動的蒸発を任意に含む、請求項１〜６のいずれかに記載の方法。
【請求項８】
前記中和された酸部分を有する前記ポリマー材料は、中和アルケン−アクリル酸コポリマー、中和アルケン−メタクリル酸コポリマーおよび中和アクリルアミド／アクリレートコポリマーからなる群から選択される１種以上の中和されたコポリマーを含む、主に含む、本質的にそれからなる、またはそれからなる、請求項１〜７のいずれかに記載の方法。
【請求項９】
前記中和アルケン−アクリル酸コポリマーは、中和エチレン−アクリル酸（ＥＡＡ）コポリマーを含む、主に含む、本質的にそれからなる、またはそれからなる、請求項８に記載の方法。
【請求項１０】
前記中和アルケン−メタクリル酸コポリマーは、中和エチレン−メタクリル酸（ＥＭＡＡ）コポリマーを含む、主に含む、本質的にそれからなる、またはそれからなる、請求項８に記載の方法。
【請求項１１】
前記中和された酸部分を有する前記ポリマー材料は、中和アクリルアミド／アクリレート（ＡＡＡ）コポリマーを含む、主に含む、本質的にそれからなる、またはそれからなる、請求項１〜９のいずれかに記載の方法。
【請求項１２】
前記上層の着色ポリマーコーティングは、疎水性ポリマーコーティングである、請求項１〜１１のいずれかに記載の方法。
【請求項１３】
７．５〜１１の範囲内のｐＨで、前記親水性ポリマー材料は、水中に分散剤および他のすべての添加剤の不存在下において、水中で自己分散性である、請求項１〜１２のいずれかに記載の方法。
【請求項１４】
前記親水性ポリマー材料は、熱可塑性である、請求項１〜１３のいずれかに記載の方法。
【請求項１５】
前記親水性ポリマー材料は、ｐＨ１０で少なくとも２重量％、少なくとも５重量％、少なくとも１０重量％、少なくとも１５重量％、少なくとも２０重量％、または少なくとも３０重量％の溶解度を有する、請求項１〜１４のいずれかに記載の方法。
【請求項１６】
前記上層の着色ポリマー層および前記上層の着色ポリマーコーティングの少なくとも１つは、カチオン性リンス液で洗浄される、請求項１〜１５のいずれかに記載の方法。
【請求項１７】
前記形成は、以下：
（ａ）前記哺乳類の毛髪の個々の毛髪の外面に、
（Ａ）水を含有する水相、および
（Ｂ）縮合硬化の後にエラストマーを形成する少なくとも１種の反応性縮合硬化性フィルム形成性アミノシリコーンプレポリマーを含有する油相
を含む水中油型エマルションを塗布すること、
ここで、前記油相は、以下：
（ｉ）前記少なくとも１種の反応性縮合硬化性フィルム形成性アミノシリコーンプレポリマーは、最大で１０００ｇ／モルの分子量を有する、少なくとも１種の反応性縮合硬化性フィルム形成性アミノシリコーンモノマーを含む；
（ｉｉ）前記油相は、前記プレポリマーを硬化するために適合または選択された非アミノ架橋剤をさらに含有し、前記非アミノ架橋剤は、最大１０００ｇ／モルの範囲内の分子量を有する；
の少なくとも１つを満たし、
ここで、前記少なくとも１種の反応性縮合硬化性フィルム形成性アミノシリコーンプレポリマーは、２３℃で、１重量％未満の水への溶解度を有する；
（ｂ）前記個々の毛髪の外面上に、少なくとも部分的に硬化したフィルムを形成するための、前記プレポリマーの部分的縮合硬化の後に、前記毛髪をリンス液で洗浄して、過剰の前記水中油型エマルションを除去すること；
を含む、請求項１〜１６のいずれかに記載の方法。
【請求項１８】
前記水中油型エマルションは、固体状疎水性反応性無機フィラーをさらに含み、前記フィラーは前記油相内に配置または分散され、前記フィラーは、前記縮合硬化性フィルム形成性アミノシリコーンプレポリマーの硬化を促進させるために、選択または適合される、請求項１７に記載の方法。
【請求項１９】
前記少なくとも１種の反応性縮合硬化性フィルム形成性アミノシリコーンプレポリマーは、２５℃で、１重量％未満の水への溶解度を有する反応性縮合硬化性アミノシリコーンモノマーを含む、請求項１７または１８に記載の方法。
【請求項２０】
前記油相は、場合により分散剤の存在下で、場合により複数のサブミクロン顔料粒子としての、顔料をさらに含有する、請求項１７〜１９のいずれかに記載の方法。
【請求項２１】
哺乳類の毛髪の外面に少なくとも２層のコーティングを生成するためのキットであって、前記キットは、以下：
（ａ）以下を含む第１油相を含有する第１油相区画：
（ｉ）最大で１０００ｇ／モルの分子量を有する、少なくとも１種の反応性縮合硬化性フィルム形成性アミノシリコーンモノマー；および、場合により、
（ｉｉ）非アミノ架橋剤；および、さらに場合により、
（ｉｉｉ）アミノシリコーンオイルおよび非アミノシリコーンオイルのうち少なくとも１つ；および、さらに場合により、
（ｉｖ）反応性縮合硬化性フィルム形成性アミノシリコーンポリマーおよび反応性縮合硬化性フィルム形成性アミノシリコーンオリゴマーの少なくとも１つを含む、少なくとも１種の反応性縮合硬化性フィルム形成性アミノシリコーンプレポリマー；
（ｂ）以下を含む水性分散液を含有する水性分散液区画：
（ｉ）水性媒体；および
（ｉｉ）前記水性媒体内に配置された、中和された酸部分を有する親水性ポリマー材料を含む、またはそれで作られたサブミクロン粒子であり、前記サブミクロン粒子の少なくとも一部それぞれ、少なくとも１種の顔料粒子を任意に含有し、前記少なくとも１種の顔料粒子は、場合により、前記ポリマー材料によって少なくとも部分的に包まれている；
（ｃ）以下を含む第２油相を含有する、任意の第２油相区画：
（ｉ）前記アミノシリコーンオイルおよび／または前記非アミノシリコーンオイルの少なくとも１つ；および、場合により、
（ｉｉ）固体状疎水性反応性無機フィラー;および、さらに場合により、
（ｉｉｉ）反応性縮合硬化性フィルム形成性アミノシリコーンポリマーおよび反応性縮合硬化性フィルム形成性アミノシリコーンオリゴマーの少なくとも１つを含む、前記少なくとも１種の反応性縮合硬化性フィルム形成性アミノシリコーンプレポリマー；および、さらに場合により、
（ｉｖ）前記第２油相内に配置された顔料粒子；および
（ｄ）少なくとも１種の金属顔料、および、場合により、水性担体、有機担体、またはオイル担体を含有する、任意の金属顔料区画；
を含み、ここで、前記キットは、増粘剤、乳化剤、界面活性剤、および分散剤のうちの少なくとも１つを任意にさらに含む、キット。
【請求項２２】
前記増粘剤は、Ｉ）前記水性分散液区画、またはＩＩ）水、乳化剤、界面活性剤、および分散剤のうちの少なくとも１つを任意に含有してよい専用の増粘剤区画、の少なくとも１つに含まれる、請求項２１に記載のキット。
【請求項２３】
中和された酸部分を有する前記親水性ポリマー材料は、アルケン−アクリル酸コポリマー、アルケン−メタクリル酸コポリマー、およびアクリレート／アクリルアミドコポリマーから選択される、請求項２１または請求項２２のいずれかに記載のキット。
【請求項２４】
前記第１油相区画は、アミノシリコーンオイルまたは非アミノシリコーンオイルの少なくとも１つをさらに含む、請求項２１〜２３のいずれかに記載のキット。
【請求項２５】
前記第１油相区画は、アミノシリコーンオイルまたは非アミノシリコーンオイルの少なくとも１つをさらに含み、ここで、前記キットは、さらに、
（ｉ）前記アミノシリコーンオイルまたは前記非アミノシリコーンオイルの少なくとも１つ；および
（ｉｉ）固体状疎水性反応性無機フィラー；
を含む第２油相区画、ならびに、
増粘剤、および、場合により、水および／または乳化剤を含む増粘剤区画
を含む、請求項２１〜２４のいずれかに記載のキット。
【請求項２６】
前記第１油相区画は、以下：
（ｉ）アミノシリコーンオイルまたは非アミノシリコーンオイルの少なくとも１つ；
（ｉｉ）少なくとも１種の金属顔料；および、場合により、
（ｉｉｉ）前記第１油相区画内の分散剤；
をさらに含み、
ここで、前記キットは、増粘剤および乳化剤を含む増粘剤区画を任意にさらに含む、請求項２１〜２５のいずれかに記載のキット。
【請求項２７】
前記第１油相区画は、アミノシリコーンオイルまたは非アミノシリコーンオイルの少なくとも１つをさらに含み、
ここで、前記水性分散液区画は、場合により、増粘剤をさらに含み、
ここで、前記キットは、
（ｉ）少なくとも１種の金属顔料；および
（ｉｉ）界面活性剤；
を含む金属顔料区画をさらに含む、請求項２１〜２６のいずれかに記載のキット。
【発明の詳細な説明】
【技術分野】
【０００１】
本開示は、ケラチン繊維、通常毛髪などの繊維をコーティングまたは着色するための組成物、キット、および方法に関する。
【背景技術】
【０００２】
自然な毛髪の色は、ユーメラニンおよびフェオメラニンの２種類のメラニンによる毛包の色素沈着である。一般的に、より多くのユーメラニンが存在する場合、前記毛髪の色はより黒くなり、よりユーメラニンが少ない場合、前記毛髪の色合いは、より明るくなる。メラニンのレベルは時間とともに変化して、毛髪の色を変化させる。
【０００３】
ヒトの毛根内のメラニンの産生は加齢とともに減少し、前記毛髪の明色化を引き起こし、最終的に停止する。一旦メラニンの産生が停止すると、新しい毛髪は、光がそれらを通して反射するとき、灰色または白色になる。
【０００４】
ヘアカラーリングは、毛髪の色を変える行為である。この行為の主な理由は、化粧用（例えば、白髪を隠すため、より流行的または魅力的であると見なされる色に変えるため、または、例えば理髪処理または日焼けにより髪の色が変色した後に、元の髪の色に戻すため）である。ヘアカラーリングは、化学着色剤、オーガニック着色剤、ハーバル着色剤、または天然着色剤を含む着色組成物の使用により達成される。前記着色剤は、一般に、２つのカテゴリー；ａ）前記毛髪に浸透（しかし、外側にとどまることもできる）し、望ましい着色効果を誘導するように反応し得る可溶性染料と、ｂ）寸法の観点から、通常、毛髪繊維の外側の着色に限定される非水溶性顔料とに分類される。
【０００５】
前記効果がどのくらい持続するかに基づいて、着色は、永続的（パーマネント）、半永続的（デミパーマネント）、半永続的（セミパーマネント）、または一時的であり得る。
【０００６】
永続的なヘアカラーリングは、通常、直接染料または酸化染料前駆体の毛幹の深部への浸透を含み、一般に、前記着色剤を毛皮質の内部に封じ込める前に、ブリーチを必要とする既存のメラニンの除去を含む。永続的着色は、完全に発色させるために、さらに酸化剤またはカプラーを必要とする。前記色は、少なくとも３０回のシャンプー洗浄でも洗い流されない。しかしながら、このような永続着色は、毛髪に深刻なダメージを与え得る。
【０００７】
デミパーマネントヘアカラー組成物も、付着層のみのヘアカラーとして知られている。これらは、永続的なヘアカラーリング組成物よりも化学的に穏やかであり、部分的にのみ、毛幹に浸透し、通常、前記毛髪のもとの色素を除去しない。デミパーマネントヘアカラーは、約１０〜３０回のシャンプー洗浄で洗い流される。
【０００８】
セミパーマネントヘアカラーリング組成物は、パーマネントまたはデミパーマネントカラーリング組成物よりも化学的に穏やかであり、毛幹のほんの少しの範囲のみに浸透する。セミパーマネントカラーリング組成物は、４〜１０回のシャンプー洗浄の間だけ、前記毛髪上に残存する。
【０００９】
パーマネント、デミパーマネント、またはセミパーマネント着色プロセスは、ケラチン繊維にダメージを与えることが知られている。さらに、ある種のプロセスは、健康上の懸念を引き起こし、ある種の組成物は、発ガン性がある可能性がある。
【００１０】
一時的なヘアカラーリング組成物は、前記毛幹に浸透せずに、前記毛幹の外面上にとどまる。このような着色組成物は、１回のシャンプーによって、容易に洗い流され得、有利な状況下では、最大で２〜３回のシャンプーに耐え得る。
【発明の概要】
【発明が解決しようとする課題】
【００１１】
前記繊維の着色が長期間持続するにも関わらず、既知の着色組成物と比較して、浸透、および着色された前記繊維の完全性への影響が低減された、毛髪などのケラチン繊維を着色するための着色組成物が依然として必要とされている。
【００１２】
さらに、暗い色のケラチン繊維用の着色組成物が必要とされており、該着色組成物は、そのままのケラチン繊維よりも明るい色を提供し、ここで、かかる着色組成物は、前記ケラチン繊維のブリーチを必要とせずに使用される。
【課題を解決するための手段】
【００１３】
本発明の態様は、ヒトの毛髪などのケラチン繊維をコーティングおよび／または着色する方法に関する。
【００１４】
一態様では、哺乳類の毛髪繊維の外面を処理する方法が提供され、前記方法は以下：
（ａ）前記哺乳類の毛髪繊維の外面に、アミノシリコーン層を形成すること；および
（ｂ）前記アミノシリコーン層上に、水性分散液を適用すること、
ここで、前記水性分散液は、
中和された酸部分を有する親水性ポリマー材料で形成された複数のポリマー粒子を含有し、ここで、前記ポリマー粒子の少なくとも一部のそれぞれにおいて、前記親水性ポリマー材料は少なくとも１つの顔料コア粒子を包み、
前記複数のポリマー粒子は、前記水性分散液内に分散されている；
を含む、前記アミノシリコーン層の外面に付着する、上層の着色ポリマー層を生成するための方法である。
【００１５】
一態様では、哺乳類の毛髪をコーティングする方法が提供され、前記方法は以下：
（ａ）前記哺乳類の毛髪の個々の毛髪の外面に、
（Ａ）水を含有する水相、および
（Ｂ）縮合硬化の後にエラストマーを形成する少なくとも１種の反応性縮合硬化性フィルム形成性アミノシリコーンプレポリマーを含有する油相
を含む水中油型エマルションを塗布すること、
ここで、前記油相は、
（ｉ）前記少なくとも１種の反応性縮合硬化性フィルム形成性アミノシリコーンプレポリマーは、最大で１０００ｇ／モルの分子量を有する、少なくとも１種の反応性縮合硬化性フィルム形成性アミノシリコーンモノマーを含む；
（ｉｉ）前記油相は、前記プレポリマーを硬化するために適合または選択された非アミノ架橋剤をさらに含有し、前記非アミノ架橋剤は、最大１０００ｇ／モルの範囲内の分子量を有する；
の少なくとも１つを満たし、
ここで、前記少なくとも１種の反応性縮合硬化性フィルム形成性アミノシリコーンプレポリマーは、２３℃で、１重量％未満の水への溶解度を有する；
（ｂ）前記個々の毛髪の外面上に、少なくとも部分的に硬化したフィルムを形成するための、前記プレポリマーの部分的縮合硬化の後に、前記毛髪をリンス液で洗浄して、過剰の前記水中油型エマルションを除去すること；および
（ｃ）水性分散液を適用して、個々の毛髪の外面上の少なくとも部分的に硬化したフィルムに付着する上層のポリマー層を生成すること、
ここで、前記水性分散液は、中和された酸部分を有する親水性ポリマー材料で形成された複数のポリマー粒子を含有し、前記複数のポリマー粒子は、前記水性分散液内に分散されている、
を含む。
【００１６】
別の態様では、哺乳類の毛髪を着色する方法が提供され、前記方法は、以下：
（ａ）前記哺乳類の毛髪の個々の毛髪の外面に、
（Ａ）水を含有する水相、および
（Ｂ）縮合硬化の後にエラストマーを形成する少なくとも１種の反応性縮合硬化性フィルム形成性アミノシリコーンプレポリマーを含有する油相
を含む水中油型エマルションを塗布すること、
ここで、前記油相は、
（ｉ）前記少なくとも１種の反応性縮合硬化性フィルム形成性アミノシリコーンプレポリマーは、最大で１０００ｇ／モルの分子量を有する、少なくとも１種の反応性縮合硬化性フィルム形成性アミノシリコーンモノマーを含む；
（ｉｉ）前記油相は、前記プレポリマーを硬化するために適合または選択された非アミノ架橋剤をさらに含有し、前記非アミノ架橋剤は、最大１０００ｇ／モルの範囲内の分子量を有する；
（ｉｉｉ）前記油相は、顔料分散剤の存在下で、前記油相に分散された複数のサブミクロン顔料粒子をさらに任意に含有する；
の少なくとも１つを満たし、
（ｂ）前記個々の毛髪の外面上に、少なくとも部分的に硬化したフィルムを形成するための、前記プレポリマーの部分的縮合硬化の後に、前記毛髪をリンス液で洗浄して、過剰の前記水中油型エマルションを除去すること；および
（ｃ）水性分散液を適用して、個々の毛髪の外面上の少なくとも部分的に硬化したフィルムに付着する上層の着色ポリマー層を生成すること、
ここで、前記水性分散液は、
中和された酸部分を有する親水性ポリマー材料で形成された複数のポリマー粒子を含有し、ここで、前記ポリマー粒子の少なくとも一部のそれぞれにおいて、前記親水性ポリマー材料は少なくとも１つの顔料コア粒子を任意に包み、
前記複数のポリマー粒子は、前記水性分散液内に分散されている；
を含む。
【００１７】
いくつかの実施形態では、顔料粒子は、前記水中油型エマルションの前記油相および前記水性分散液の少なくとも１つに含有される。
【００１８】
本教示によれば、とりわけ、前記繊維上に少なくとも部分的に硬化したアミノシリコーンフィルムを形成することができる前記縮合硬化性アミノシリコーン反応物を含む配合物（例えば、水中油型エマルション）は、第１コートを形成するといわれる。本明細書で教示されるように、とりわけ、前記第の１コートを覆うことができるポリマーフィルムを生成できる中和された酸部分を有するポリマー材料を含む水性分散液は、第２コートを形成するといわれる。これらの「第１コート」および「第２コート」という用語は、単純化のために提供されており、限定と見なされるべきではなく、そのようなまたは類似の配合物および分散液は、それぞれ第３コートおよび第４コートなどを形成してもよい。
【００１９】
＜水中油型エマルション＞
ポリマー形成性アミノシリコーン反応物（プレポリマーとも称される）は、一般に、硬化プロセスとして知られる技術により、反応性基とも呼ばれる架橋性基を介して、より大きなマクロ分子を形成するために架橋し得る材料（例えば、単一ユニットの未硬化／硬化性モノマー、少数の繰り返しユニットのオリゴマーおよび／またはポリマー）を指す。通常、前記ポリマー形成性アミノシリコーン反応物は、ガラス転移温度（Ｔｇ）がない場合に、反応性である（まだ重合または硬化に関与できる）と見なされる。架橋される反応物の化学組成、それらの反応性基およびそれらの硬化補助因子（架橋剤、硬化促進剤または触媒など）に応じて、さまざまな硬化プロセスが存在する。
【００２０】
本開示の前記ポリマー形成性アミノシリコーン反応物は、縮合硬化性、すなわち、プロセス中にアルコール、オキシムまたは水を遊離させながら、縮合によりシロキサン結合を形成するように互いに反応することができる官能基または部分を有するアミノシリコーンモノマー、オリゴマーまたはポリマーからなる。場合によっては、前述の前記縮合硬化性アミノシリコーン反応物には、縮合硬化性アミノシランとしても知られる材料が含まれる。縮合硬化性アミノ官能性シリコーンは、末端または側鎖として、炭素原子を介して前記シリコーンプレポリマーの主鎖に結合したアミノ基の存在によって、さらに特徴付けられる。これらのアミノ基は、さらに、求核反応または相互作用を介して、他の分子（例えば、カルボキシル、無水物またはエポキシ官能性分子）と結合または相互作用することができる。従って、本明細書に開示されるいくつかのモノマー、オリゴマーまたはポリマーは、「縮合硬化性アミノ官能性シリコーン」または「反応性縮合硬化性アミノシリコーンプレポリマー」、および変異などと称されるが、この用語は、反応性の縮合硬化性基の縮合を介する硬化プロセスのみに限定することを意図するものではなく、前記アミノ基は、窒素−炭素結合の形成をもたらすような「非縮合」プロセスによっても硬化することができる。このような硬化プロセスの生成物は、粘弾性特性に関連して、エラストマーまたはエラストマーネットワーク（ゴム様）と呼ばれる架橋オリゴマーまたは架橋ポリマーのネットワークである。エラストマーは一般に、通常の周囲値より低いガラス転移温度を有する硬化ポリマーを指すが、このような周囲値より高いＴｇを有し、正式なエラストマーとしてあらゆる実用的な目的のために挙動する「エラストマー」ポリマーの薄いコートは許容され得る。したがって、本方法から得られる硬化アミノシリコーンコートは薄いので、エラストマー（例えば、Ｔｇ＜３０℃を有する）およびエラストマーネットワーク（例えば、Ｔｇ＞３０℃を有する）の両方が適している。このような硬化ネットワーク（凝集性を高めるために３次元が好ましい）は、連続フィルムを形成し得るため、このような形成に関与するポリマー形成性プレポリマー反応物は、単独で、または追加のフィルム形成剤と組み合わせて、フィルム形成性反応物またはフィルム形成性プレポリマーとも称される。
【００２１】
有機ケイ素プレポリマーは、シロキサン単位（−Ｏ−Ｓｉ−）の繰り返しからなり、前記シロキサン繰り返しのシリコーン原子は、本明細書に詳述するように、さらに置換されている。アミノシランは、アルコキシ基またはヒドロキシル基で置換された、１個、２個、または最大で３個のケイ素原子を有する低ＭＷアミノシリコーンの一例である。一般に、アミノシランは架橋剤として作用し、そして、本発明では、少なくとも４個のケイ素原子、少なくとも１０個のケイ素原子、または少なくとも１５個のケイ素原子を有するアミノシリコーンプレポリマーまたはアミノシリコーンオイルと組み合わせて使用される。本発明者らは、３個以下のシリコーン原子を有するアミノシランのみからなる、またはほとんど３個以下のシリコーン原子を有するアミノシランのみからなる、または、ほぼのみからなるアミノシリコーン組成物が、比較的薄いフィルムを形成するときでさえ、触感が悪く、前記毛髪表面から容易にはがれる脆いコートを生じることを観測した。
【００２２】
好ましい実施形態では、前記反応性アミノシリコーンプレポリマーは、少なくとも３つのシラノール基および／または加水分解時にシラノール部分を形成することができる加水分解性反応性基を含む。加えて、前記毛髪繊維に適用される前記組成物は、少なくとも４個のケイ素原子を有する縮合硬化性アミノシリコーンプレポリマーを含む。
【００２３】
前記ポリマー形成性アミノシリコーン反応物は、各分子によって提供される縮合硬化性反応性基の数によって特徴付けられる。分子当たりの単一のシラノールまたは加水分解性基を有する反応物は、ネットワーク形成に関して終端化反応物質（terminating reactant）として作用し得るため、含まないことが好ましい。いくつかの実施形態において、分子当たり単一の縮合硬化反応性基を有するこのような反応物の濃度は、前記油相の最大７重量％、最大５重量％、最大２重量％、または最大１重量％である。いくつかの実施形態では、前記油相は前記終端化反応物質を含まない。
【００２４】
逆に、分子あたり２つの縮合硬化反応性基を有するポリマー形成性アミノシリコーン第１反応物は、ネットワーク形成に関与し得る。好ましくは、このようなネットワークは、このような鎖間に密着性（cohesive）の３Ｄマトリックスの形成を可能にするために、直鎖延長のみに依存すべきではない。少なくとも３つの縮合硬化性反応性基（例えば、３つのシラノール基および／または加水分解性基）を有する反応性ポリマー形成性縮合硬化性アミノシリコーン反応物は、有利には、３次元ネットワークの形成に好ましい。同様に、３Ｄネットワークの形成を加速または強化する「三官能性」反応物は、官能性の低い対応物よりも好ましい。このような「三官能性」反応物の例には、いくつかの架橋剤および反応性フィラーが含まれる。いくつかの実施形態では、前記ポリマー形成性アミノシリコーン第１反応物は、分子当たり少なくとも３つの縮合硬化反応性基を有する少なくとも１つの反応物および／または３Ｄネットワーク形成剤を含む。
【００２５】
いくつかの実施形態では、前記縮合硬化性ポリマー形成性アミノシリコーン反応物は、縮合硬化性アミノシリコーンモノマー、アミノシリコーンオリゴマーおよびアミノシリコーンポリマーから選択される少なくとも２種類の反応物の混合物からなる。例えば、前記プレポリマー混合物は、縮合硬化性アミノシリコーンモノマー（例えば、急速に硬化するため）、縮合硬化性アミノシリコーンオリゴマー（例えば、前記架橋の密度を制御する能力のため）、および縮合硬化性アミノシリコーンポリマー（例えば、コート柔軟性への寄与のため）を含み得る。
【００２６】
このようなアミノ官能性シリコーン反応物（アミノシリコーンまたはアミンシリコーンとも称される）は、適切な化学環境（例えば、毛髪の等電点を超える比較的低いｐＨ）の下で、正に帯電している、または正に帯電可能であると見なされる場合がある。このような材料は、分子あたり（または、フィルム形成性の有無にかかわらず、アミノシリコーン材料の所定の重量あたり）のアミノ基の量を示すアミン価によって部分的に特徴付けられ得る。いくつかの実施形態では、前記反応性油相に配置された前記反応性縮合硬化性フィルム形成性アミノシリコーンプレポリマーの少なくとも１つ、および場合により、すべてが３〜１０００、３〜５００または３〜２００の範囲のアミン価または重量平均アミン価を有する。いくつかの実施形態では、前記反応性油相全体は、３〜１０００、３〜５００または３〜２００の範囲のアミン価を示す。
【００２７】
「反応性基」などの用語は、少なくとも縮合硬化によって、別のポリマー主鎖と、または架橋剤と共有結合を形成することができる任意の基を意味すると理解される。
【００２８】
反応性縮合硬化性アミノシリコーン上の反応性基の例は、以下の基である：
−メトキシ基、エトキシ基、プロポキシ基、イソプロポキシ基、またはメトキシエトキシ基などの、Ｃ１−Ｃ６またはＣ１−Ｃ４アルコキシ基；または、
−シラノール官能基などのヒドロキシル基；または、
−アシルオキシ基、または、アリールオキシ基；または、
−メチルエチルケトキシムなどのオキシム基。
【００２９】
前記アミノ官能性基は、以下の基であり得る：
−アミノアルキル基などの第１級アミン（Ｉ）基、
−アミノエチルアミノプロピル基などの第２級アミン（ＩＩ）基、
これは、末端位置の前記アミノプレポリマー鎖中、または、側鎖（ペンダント）として位置し得る；または、
−通常、分枝状アミノシリコーンポリマー鎖中に位置する、Ｎ，Ｎ−ジアルキルアミノプロピル基などの第３級アミン（ＩＩＩ）基。
【００３０】
前記アミノシリコーンは、１つ以上のアミン反応性基を有し得るため、モノアミノ、ジアミノ、トリアミノ、テトラアミノなどのアミノシリコーンと称される。
【００３１】
さらに、前記官能性アミンは、例えば、アミン／アルコキシ官能性シリコーンにみられるように、アルコキシ基の縮合硬化を促進するための触媒として、使用され得る。
【００３２】
いくつかの実施形態では、前記縮合硬化性フィルム形成性アミノシリコーン反応物は、アミノシリコーンモノマーの混合物からなるか、本質的にそれからなるか、またはそれを含む。本発明のアミノシリコーンモノマーは、１００〜６００の範囲の平均分子量を有し、また、それらのより小さいサイズ／反応性基へのより高いアクセス可能性の観点から、それらのオリゴマーまたはポリマー対応物よりも迅速に縮合硬化することができる。そのようなモノマーは、高い架橋密度で３次元（３Ｄ）ネットワークを形成し得る。いくつかの実施形態では、前記縮合硬化性アミノシリコーンモノマーは、少なくとも２００、少なくとも２２０、少なくとも２４０、少なくとも２７５、少なくとも３２５、または少なくとも４００のアミン価を有する。いくつかの実施形態では、前記アミノシリコーンモノマーは、最大で１５００、最大で１２５０、最大で１１５０、最大で１０５０、または最大で１０００のアミン価を有する。いくつかの実施形態では、前記アミノシリコーンモノマーは、２００〜１５００、２２０〜１２５０、２００〜１２５０、２００〜１１５０、２００〜１１００、２２０〜１２５０、または２２０〜１１５０の範囲内のアミン価を有する。いくつかの実施形態では、アミノシリコーン反応物を形成する前記ポリマーが主にモノマーである場合、前記反応性油相はさらにシリコーンオイルおよび／またはアミノシリコーンオイルを含み得る。
【００３３】
いくつかの実施形態では、前記縮合硬化性フィルム形成性アミノシリコーン反応物は、アミノシリコーンオリゴマーの混合物からなるか、本質的にそれからなるか、またはそれを含む。本発明のアミノシリコーンオリゴマーは、２００〜２，０００の範囲の平均分子量を有し、ポリマー対応物よりも迅速に縮合硬化することができ、一方、モノマー単独よりも柔軟なコートを提供する。このようなオリゴマーは、モノマーよりも低く、ポリマーよりも高い架橋を有する３Ｄネットワークを形成し得る。いくつかの実施形態では、前記フィルム形成性アミノシリコーン反応物が、主にオリゴマーである場合、前記反応性油相は、シリコーンオイル、アミノシリコーンオイル、非アミノ架橋剤（例えば、縮合硬化性フィルム形成性非アミノシリコーンモノマー）、および／または反応性フィラーをさらに含み得る。
【００３４】
いくつかの実施形態では、前記縮合硬化性アミノシリコーンオリゴマーは、少なくとも２０、少なくとも４０、少なくとも６０、少なくとも７５、少なくとも８５、少なくとも１００、少なくとも１２５、少なくとも１５０、少なくとも２００、または少なくとも２５０のアミン価を有する。いくつかの実施形態では、前記縮合硬化性アミノシリコーンオリゴマーは、最大で６００、最大で５００、最大で４５０、または最大で４００のアミン価を有する。いくつかの実施形態では、前記縮合硬化性アミノシリコーンオリゴマーは、２０〜６００、４０〜６００、６０〜５００、６０〜４００、または７５〜５００の範囲内のアミン価を有する。
【００３５】
いくつかの実施形態では、前記縮合硬化性フィルム形成性アミノシリコーン反応物は、ポリマーを含む。本発明の前記フィルム形成性アミノシリコーンポリマーは、２，０００〜１００，０００の範囲の平均分子量を有し、毛髪などの柔軟な基材に適した、低い架橋密度を有する柔軟な３Ｄネットワークを提供することができる。いくつかの実施形態では、前記フィルム形成性アミノシリコーン反応物が主にポリマーである場合、前記反応性油相は、非アミノ架橋剤および／または反応性フィラーをさらに含み得る。いくつかの実施形態では、前記縮合硬化性アミノシリコーンポリマーは、少なくとも２、少なくとも５、少なくとも１０、少なくとも１５、少なくとも２５、少なくとも４０、少なくとも７５、少なくとも１００、または少なくとも１２５のアミン価を有する。いくつかの実施形態では、前記縮合硬化性アミノシリコーンポリマーは、最大で２００、最大で１８０、最大で１６０、または最大で１４０のアミン価を有する。いくつかの実施形態では、前記合硬化性アミノシリコーンポリマーは、２〜２００、５〜２００、１０〜２００、２５〜２００、５〜１５０、または１０〜１３５の範囲内のアミン価を有する。
【００３６】
いくつかの実施形態では、前記縮合硬化性アミノシリコーンモノマーは、縮合硬化性アミノシリコーンオリゴマーの量よりも多い量で、フィルム形成性反応物の混合物中に存在する。いくつかの実施形態では、前記縮合硬化性アミノシリコーンモノマーは、縮合硬化性アミノシリコーンポリマーの量よりも多い量で存在する。いくつかの実施形態では、前記縮合硬化性アミノシリコーンモノマーは、縮合硬化性アミノシリコーンオリゴマーおよびポリマーの総量よりも多い量で存在する。
【００３７】
いくつかの実施形態では、前記縮合硬化性アミノシリコーン反応物（モノマー、オリゴマーまたはポリマー）は、水に不溶または実質的に不溶であり、この場合、前記反応物は、疎水性であるとも言われ得る。水溶性アミノシリコーン反応物は、顔料を含むその後のコートによって前記繊維の着色を可能にし得るが、最終結果は、水不溶性アミノシリコーン反応物と比較して一般により淡色であり、これは、一般的に好ましい。通常、前記縮合硬化性アミノシリコーン反応物は、水とは別個の相を形成し、水と実質的に混和しない。このような別個の相は、「油相」、反応性油相などと呼ばれることもある。
【００３８】
本明細書で使用する場合、文脈から明らかでない限り、または特に明記しない限り、用語「顔料」は、同じまたは異なるタイプまたは色であり得る顔料粒子を指すことを意味する。
【００３９】
水溶性反応物、通常、シランなどのモノマーは、好ましくは、唯一のまたは主要なポリマー形成性反応物として避けるべきである。組成物の費用対効果に関連する低い濃度では、水溶性モノマーは、前記反応性油相から前記水相に移行する可能性があり、薄い単分子層しか形成せず、後続のコートの付着に有意義な方法で毛髪の特性を修正できない。さらに、水溶性プレポリマーは、たとえ非常に薄い層を形成したとしても、後続のコートの塗布前に使用される場合。次のすすぎ工程で容易に洗い流され得る。
【００４０】
前記ポリマー形成性アミノシリコーン反応物が主に（７５重量％以上）水溶性プレポリマーを含む場合、前記毛髪繊維のコーティングが不十分であるという状況が予想される。それにもかかわらず、すべてのプレポリマーと前記反応性相の任意の追加成分（例えば、シリコーンオイル、アミノシリコーンオイル、非アミノ架橋剤、反応性フィラーなど）との混合物が水不溶性オイルブレンドを形成する限り、より少量の水溶性反応物および少量の反応物は許容される。それでも、すべてのプレポリマーと、反応相の任意の追加の成分（例えば、シリコーンオイル、アミノシリコーンオイル、非アミノ架橋剤、反応性フィラー、顔料分散剤など）との混合物が、水不溶性オイル混合物を形成する限り、少量の水溶性プレポリマーは許容される。
【００４１】
いくつかの実施形態では、縮合硬化性アミノシリコーン反応物は、（例えば、２３℃の水中、前記材料の１重量％以上の濃度で、肉眼で透明な溶液を形成する程度まで）水に比較的溶けやすい、または水と混合してから３０分未満の間に、（例えば、加水分解の結果として）組成物の調製中に比較的水溶性になり、これを水に比較的溶けにくく、さらには実質的に不溶性にしてもよい。例えば、親水性シロキサンは、水に可溶化する傾向を改質できる異なる第２材料（例えば、疎水性シラン）と反応させることによって、比較的不溶性にされ得、前記２つの反応性生成物は、より溶解度が低い（「脱可溶化（desolubilized）」）または実質的に不溶性の（「不溶化（insolubilized）」）第３材料になる。単純化のために、所望の反応物の「脱可溶化」または「不溶化」と称され得るこのプロセスは、本教示による縮合硬化性アミノシリコーン配合物の追加の成分により溶解性を低下された前記アミノシリコーンプレポリマー反応物の乳化前に、実施され得る。
【００４２】
いくつかの実施形態では、前記縮合硬化性ポリマー形成性アミノシリコーン反応物（「脱可溶化」または「不溶化」されたものを含む）の溶解度は、それが配置される前記水性組成物の重量に対して１重量％以下、０．５重量％以下、または０．１重量％以下である。プレポリマー反応物は、それから形成されるミセルが１重量％の閾値濃度以上において肉眼で検出できず、前記水担体（通常２３℃）が透明のままである場合、水溶性であると言われる。逆に、前記ポリマー形成性アミノシリコーン反応物が、水溶性でない（例えば、閾値以下の濃度で、視覚的に検出可能な分散またはエマルションを形成する）場合、不溶性である。
【００４３】
本明細書および特許請求の範囲で使用されるように、成分または成分の混合物（「成分」）、および溶媒または溶媒混合物（「溶媒」）に関する用語「溶解度」は、固有のｐＨ、すなわち、他の成分の不存在下、およびいかなるｐＨ調整剤の不存在下に、前記溶媒に前記成分のみを添加することによって達成される固有のｐＨにおける、前記溶媒中の前記成分の溶解度を意味する。前記溶媒が水である場合、前記定義は、水が初期ｐＨ７を有すると想定される。
【００４４】
適切なアミノシリコーン反応物は、周囲温度（または、前記組成物の塗布に関連する適度な温度で）で液体状態であり、固体は本目的には合わない。前記適度な硬化温度（すなわち、４０℃までなど）は、本発明に適した前記プレポリマーがホットメルトポリマーである必要がないことをさらに示している
【００４５】
本発明に適した前記アミノシリコーン反応物は、ガラス転移温度（Ｔｇ）を欠いている。一旦前記毛髪繊維上に塗布され、そして十分な硬化の後に、ネットワークが形成され、少なくとも部分的に硬化したアミノシリコーンフィルムが、脆弱性を欠いた柔軟なエラストマーとしてふるまい、前記プレポリマーは、硬化して、約２５℃未満のガラス転移温度（Ｔｇ）、すなわち、−１００℃と＋２０℃との間のＴｇを有する３Ｄネットワークを形成するのが好ましく、前記Ｔｇは、＋１０℃、または０℃を超えないことが多く、場合により−５℃未満、−１５℃未満、または−２５℃未満であり、任意に、−８０℃と−２０℃との間、または−７０℃と−３０℃との間の範囲内である。しかしながら、非常に薄いコート（例えば、１ミクロン以下の厚さの）を使用することによっても脆さを回避し得る。このような場合、約２５℃を超えるＴｇを有する硬化ポリマーのフィルムも使用され得る。比較的高いＴｇを有する硬化フィルムは、比較的低いＴｇを有する硬化フィルムよりも高い架橋密度を有する。より高いＴｇ／架橋密度を有する硬化フィルムは、摩耗、膨潤、または化学攻撃（例えば、アルコールに対する耐性）に対して、より耐性があると期待される。
【００４６】
反応物または前記アミノシリコーンフィルム形成性配合物の最初の反応物を構成し得る前記縮合硬化性アミノシリコーンモノマー、オリゴマーまたはポリマーは、各分子中にシラノール部分を形成し得る反応性基の数によって分類することができ、例えば、分子あたり２つのシラノール形成性基を有するもの（２Ｓｉｌ）、分子あたり少なくとも２つのシラノール形成性基を有するもの（２＋Ｓｉｌ）、分子あたり３つのシラノール形成性基を有するもの（３Ｓｉｌ）、または分子あたり少なくとも３つのシラノール形成性基を有するもの（３＋Ｓｉｌ）に分類され得る。様々な化学部分が、本明細書で定義されるように縮合硬化性反応性基を構成し得るため、１つの第１反応物の前記反応性基は、別の第１反応物、またはそのような同じまたは異なる縮合硬化性反応性基を持つ他の分子または粒子の前記反応性基と同一である必要はないことに留意すべきである。
【００４７】
いくつかの実施形態によれば、前記アミノシリコーンフィルム形成性配合物（前記第１反応物を含む）の前記反応性縮合硬化性アミノシリコーン反応物（またはアミノシリコーンプレポリマー）は、次の構造特性のうち、少なくとも１つ、少なくとも２つ、または少なくとも３つを満たす：
ａ）前記アミノシリコーンフィルム形成性反応物は、アルコキシシラン反応性基、シラノール反応性基、およびこれらの組み合わせからなる群から選択される反応性基を含む；
ｂ）前記アミノシリコーンフィルム形成性反応物は、ガラス転移温度を有さない；
ｃ）前記アミノシリコーンフィルム形成性反応物は、２３℃で固体でない；
ｄ）前記アミノシリコーンフィルム形成性反応物は、２３℃で適当なレオメーターで測定したとき、１〜２,０００ミリパスカル秒（ｍＰａ・ｓ、ｃｐｓとも称される）、２〜２,０００ｍＰａ・ｓ、１０〜２,０００ｍＰａ・ｓ、２〜１,０００ｍＰａ・ｓ、２〜５００ｍＰａ・ｓ、５〜１００ｍＰａ・ｓ、１０〜２０,０００ｍＰａ・ｓ、１０〜１５,０００ｍＰａ・ｓ、２０〜１５,０００ｍＰａ・ｓ、３０〜１５,０００ｍＰａ・ｓ、４０〜１０,０００ｍＰａ・ｓ、または５０〜１０,０００ｍＰａ・ｓの範囲内の粘度を有する；
ｅ）前記アミノシリコーンフィルム形成性反応物は、前記毛髪を濡らすことができる；
ｆ）前記アミノシリコーンフィルム形成性反応物は、フィルム形成性プレポリマーである；
ｇ）前記アミノシリコーンフィルム形成性反応物は、第１級アミンを含む；
ｈ）前記アミノシリコーンフィルム形成性反応物は、３〜１０００、３〜５００、または３〜２００の範囲内のアミン価を有する；
ｉ）前記アミノシリコーンフィルム形成性反応物は、末端アミノ部分を含む；
ｊ）前記アミノシリコーンフィルム形成性反応物は、ペンダントアミノ部分を含む；
ｋ）前記アミノシリコーンフィルム形成性反応物は、前記プレポリマー反応物に加えて、異なるプレポリマー反応物、非反応性シリコーンオイル、非反応性アミノシリコーンオイル、架橋剤、および顔料分散剤のうちの少なくとも１つを含む反応性油相において、混和性である；
ｌ）前記アミノシリコーンフィルム形成性反応物は、異なるプレポリマー反応物、非反応性シリコーンオイル、非反応性アミノシリコーンオイル、架橋剤、疎水性ヒュームドシリカ、および顔料分散剤のうちの少なくとも１つを含む反応性油相の屈折率の±１０％以内の屈折率を有する；
ｍ）前記アミノシリコーンフィルム形成性反応物は、疎水性である；
ｎ）前記アミノシリコーンフィルム形成性反応物は、２３℃で、１重量％未満、０．５重量％未満、または０．２５重量％未満の、水（例えば、約ｐＨ７）への溶解度を有する；
ｏ）前記アミノシリコーンフィルム形成性反応物は、直鎖状または分枝状ポリマーである；
ｐ）前記アミノシリコーンフィルム形成性反応物は、直鎖状または分枝状オリゴマーである；
ｑ）前記アミノシリコーンフィルム形成性反応物は、モノマーである；および
ｒ）前記アミノシリコーンフィルム形成性反応物は、アミン価（ＡＮ）と粘度（Visc.）（Ｐａ・ｓ）との比率が、１０００を乗じた場合に、少なくとも４０、少なくとも１００、少なくとも２００、または、少なくとも５００であり、これは、数学的に、１０００＊（ＡＮ／Visc.）≧４０などのように表すことができる。
【００４８】
２３℃で固体のシリコーン材料は、粒子として適用される場合、毛髪の潤滑性を向上するのに適していると開示されてきたが、同じ温度でシリコーン材料流体の液滴の合一によって可能であるように、このような固体は非反応性であり、連続層の予想される形成に寄与できないことは、容易に明らかである。固体シリコーン粒子は、メカニカルベアリングと同様に、摩擦低減剤として作用すると考えられる。
【００４９】
用語「非反応性基」は、本明細書に記載されるように、前記材料の別の基と共有結合を形成することができない、縮合硬化性モノマー、オリゴマーまたはポリマーアミノシリコーンフィルム形成性剤の任意の基を指す。非反応性基の例としては、メチル基などの飽和Ｃ１−Ｃ６またはＣ１−Ｃ４アルキル基、または、加水分解または他のアミノシリコーン反応物との共有結合の形成を可能にする他の化学変換を受けることができない任意の他の基が挙げられる。
【００５０】
いくつかの実施形態では、すべての無機含有物を除いて、前記第１コートの前記配合物を形成する前記水中油型エマルションの前記油相は、ガラス転移温度を有さない。
【００５１】
いくつかの実施形態では、前記少なくとも１種の反応性縮合硬化性フィルム形成性アミノシリコーン反応物は、２３℃で液体である。
【００５２】
いくつかの実施形態では、前記アミノシリコーン反応物は、ガラス転移温度を有さず、２３℃で、水性組成物の重量に対して、１重量％未満、０．５重量％未満、または０．２５重量％未満の水（ｐＨ７）への溶解度を有する。
【００５３】
いくつかの実施形態では、前記アミノシリコーン反応物は、ガラス転移温度を有さず、２３℃で測定したときに、１〜２，０００ｍＰａ・ｓ、２〜１，０００ｍＰａ・ｓ、２〜５００ｍＰａ・ｓ、２〜３００ｍＰａ・ｓ、２〜２００ｍＰａ・ｓ、５〜１，０００ｍＰａ・ｓ、５〜５００ｍＰａ・ｓ、５〜３００ｍＰａ・ｓ、７〜５００ｍＰａ・ｓ、７〜３００ｍＰａ・ｓ、または７〜２００ｍＰａ・ｓの範囲内の粘度を有する。
【００５４】
いくつかの実施形態では、前記アミノシリコーン反応物は、ガラス転移温度を有さず、アルコキシシラン反応性基、シラノール反応性基、およびこれらの組み合わせからなる群から選択される反応性基を有する。
【００５５】
いくつかの実施形態では、前記アミノシリコーン反応物は、３〜１,０００、３〜５００、または３〜２００の範囲内のアミン価を有し、かつ、２３℃で測定したときに、１〜２,０００ｍＰａ・ｓ、２〜１,０００ｍＰａ・ｓ、２〜５００ｍＰａ・ｓ、２〜３００ｍＰａ・ｓ、２〜２００ｍＰａ・ｓ、５〜１０００ｍＰａ・ｓ、５〜５００ｍＰａ・ｓ、５〜３００ｍＰａ・ｓ、７〜５００ｍＰａ・ｓ、７〜３００ｍＰａ・ｓ、または７〜２００ｍＰａ・ｓの範囲内の粘度を有する。
【００５６】
いくつかの実施形態では、前記アミノシリコーン反応物は、３〜１,０００、３〜５００、または３〜２００の範囲内のアミン価を有し、かつ、２３℃で、水性組成物の重量の１重量％未満、０．５重量％未満、または０．２５重量％未満の水（ｐＨ７）への溶解度を有する。
【００５７】
いくつかの実施形態では、前記アミノシリコーン反応物は、３〜１，０００、３〜５００、または３〜２００の範囲内のアミン価を有し、かつ、前記アミノシリコーン反応物に加えて、異なるアミノシリコーン反応物、非反応性シリコーンオイル、非反応性アミノシリコーンオイル、架橋剤、および場合により顔料分散剤のうちの少なくとも１つを含む反応性油相において、混和性である。
【００５８】
いくつかの実施形態では、前記アミノシリコーン反応物は、ガラス転移温度を有さず；アルコキシシラン反応性基、シラノール反応性基、およびこれらの組み合わせからなる群から選択される反応性基を有し；かつ、２３℃で適当なレオメーターで測定したときに、１〜２,０００ｍＰａ・ｓ、２〜１，０００ｍＰａ・ｓ、２〜５００ｍＰａ・ｓ、２〜３００ｍＰａ・ｓ、２〜２００ｍＰａ・ｓ、５〜１０００ｍＰａ・ｓ、５〜５００ｍＰａ・ｓ、５〜３００ｍＰａ・ｓ、７〜５００ｍＰａ・ｓ、７〜３００ｍＰａ・ｓ、または７〜２００ｍＰａ・ｓの範囲内の粘度を有する。
【００５９】
いくつかの実施形態では、前記アミノシリコーン反応物は、３〜１０００、３〜５００、または３〜２００の範囲内のアミン価を有し；２３℃で、水性組成物の重量の１重量％未満、０．５重量％未満、または０．２５重量％未満の水（ｐＨ７）への溶解度を有し；かつ、前記アミノシリコーン反応物に加えて、異なるアミノシリコーン反応物、非反応性シリコーンオイル、非反応性アミノシリコーンオイル、架橋剤、および場合により顔料分散剤のうちの少なくとも１つを含む反応性油相において、混和性である。
【００６０】
いくつかの実施形態では、前記アミノシリコーン反応物は、ガラス転移温度を有さず、アルコキシシラン反応性基、シラノール反応性基、およびこれらの組み合わせからなる群から選択される反応性基を有し；２３℃で測定したときに、１〜２,０００ｍＰａ・ｓ、２〜１，０００ｍＰａ・ｓ、２〜５００ｍＰａ・ｓ、２〜３００ｍＰａ・ｓ、２〜２００ｍＰａ・ｓ、５〜１０００ｍＰａ・ｓ、５〜５００ｍＰａ・ｓ、５〜３００ｍＰａ・ｓ、７〜５００ｍＰａ・ｓ、７〜３００ｍＰａ・ｓ、または７〜２００ｍＰａ・ｓの範囲内の粘度を有し；かつ、３〜１０００、３〜５００、または３〜２００の範囲内のアミン価を有する。
【００６１】
いくつかの実施形態では、前記アミノシリコーン反応物は、ガラス転移温度を有さず、アルコキシシラン反応性基、シラノール反応性基、およびこれらの組み合わせからなる群から選択される反応性基を有し；２５℃で測定したときに、１〜２,０００ｍＰａ・ｓ、２〜１，０００ｍＰａ・ｓ、２〜５００ｍＰａ・ｓ、２〜３００ｍＰａ・ｓ、２〜２００ｍＰａ・ｓ、５〜１０００ｍＰａ・ｓ、５〜５００ｍＰａ・ｓ、５〜３００ｍＰａ・ｓ、７〜５００ｍＰａ・ｓ、７〜３００ｍＰａ・ｓ、または７〜２００ｍＰａ・ｓの範囲内の粘度を有し；３〜１０００、３〜５００、または３〜２００の範囲内のアミン価を有し；かつ、２３℃で、水性組成物の重量の１重量％未満、０．５重量％未満、または０．２５重量％未満の水（ｐＨ７）への溶解度を有する。
【００６２】
いくつかの実施形態では、アミノシリコーン反応物、非反応性シリコーンオイル、非反応性アミノシリコーンオイル、架橋剤、反応性フィラー、および場合により顔料分散剤のうちの少なくとも１つを含む反応性油相は、２３℃で適当なレオメーターで測定したとき、１〜２，０００ｍＰａ・ｓ、２〜１，０００ｍＰａ・ｓ、２〜５００ｍＰａ・ｓ、２〜３００ｍＰａ・ｓ、２〜２００ｍＰａ・ｓ、５〜１０００ｍＰａ・ｓ、５〜５００ｍＰａ・ｓ、５〜３００ｍＰａ・ｓ、７〜５００ｍＰａ・ｓ、７〜３００ｍＰａ・ｓ、または７〜２００ｍＰａ・ｓの範囲内の粘度を有する。
【００６３】
いくつかの実施形態では、アミノシリコーン反応物、非反応性シリコーンオイル、非反応性アミノシリコーンオイル、液体疎水性架橋剤、および場合により顔料分散剤のうちの少なくとも１つを含む反応性油相は、ガラス転移温度を有さない。
【００６４】
いくつかの実施形態では、アミノシリコーン反応物、非反応性シリコーンオイル、非反応性アミノシリコーンオイル、液体疎水性架橋剤、および場合により顔料分散剤のうちの少なくとも１つを含む反応性油相は、２３℃で、全水性組成物の重量の５重量％未満、２重量％未満、１重量％未満、０．５重量％未満、または０．２５重量％未満の水（ｐＨ７）への溶解度を有する。
【００６５】
油相の前記溶解度を評価することが望ましいが、前記相が乳化形態または他の混合形態である場合、前記油は、当業者に知られている任意の適切な方法によって（例えば、遠心分離によって）、分離され得る。そのように抽出された前記油相は、その後、任意の適切な標準方法によって、任意の所望の特性（例えば、溶解度、ガラス転移温度、化学分析）について測定され得る。
【００６６】
いくつかの実施形態によれば、前記水中油型エマルション配合物は、少なくとも４．０、少なくとも５．５、少なくとも７．０、少なくとも８．５、少なくとも１０．０のｐＨを有し、かつ、場合により、最大で１１．０のｐＨを有する。いくつかの実施形態では、前記水中油型エマルションは、４．０〜１１．５、５．５〜１１．５、７．０〜１１．０、または８．５〜１１．０の範囲内のｐＨを有する。コートされた前記毛髪繊維の等電点より高いｐＨは、前記繊維の負帯電および／または前記アミノシリコーンプレポリマーのアミノ官能基の正帯電を可能にする。例えばヒトの毛髪を例に取り上げると、前記等電点は、約ｐＨ２．５（例えば、傷んだ毛髪）と約ｐＨ３．５〜３．７（例えば、バージン毛髪）との間にあると報告された。以下の詳述するように、前記毛髪繊維表面と、前記組成物の前記プレポリマーとの間の電荷勾配は、コート形成の第１工程として、前記２つの間の静電付着を可能にすると予想される。特定の実施形態では、前記水中油型エマルションは、少なくとも７．５、少なくとも８．０、少なくとも９．０、または少なくとも９．５、および最大で１１．０の塩基性ｐＨを有する。
【００６７】
いくつかの実施形態によれば、前記水中油型エマルションは、このような勾配が、十分な液滴を湿潤および前記繊維上での連続的なコートの形成をもたらすに十分な時間をかけて、前記毛髪上に適用される。一実施形態では、前記適用時間は、５秒と１０分との間、または１０秒と２分との間、または１分以下である。いくつかの実施形態によれば、前記縮合硬化性アミノシリコーン反応物の前記部分硬化を可能にする時間の長さは、前記繊維へ適用後、５秒と３０分との間、または１分と１５分との間である。部分硬化は、前記水中油型エマルションの塗布時に開始し得るが、過剰な前記エマルションが除去されると（例えば、前記毛髪繊維をすすぐ前に）進行することもある。
【００６８】
いくつかの実施形態では、前記水中油型エマルションの前記反応性油相は、前記ポリマー形成性アミノシリコーン反応物に加えて、シリコーンオイル、アミノシリコーンオイル、非アミノ架橋剤、および／または反応性強化フィラーをさらに含む。前記エマルションは、前記水相中に増粘剤をさらに含んでもよい。
【００６９】
必然的に縮合硬化性基を含む前記アミノシリコーンポリマー形成性配合物の前記第１反応物とは対照的に、前記シリコーンオイルは、シロキサン結合の形成を可能にする反応性部分を欠いている。前記（非アミノ）シリコーンオイルは、デカメチルシクロペンタシロキサン（Ｄ５）、オクタメチルシクロテトラシロキサン（Ｄ４）、またはヘキサメチルジシロキサン（Ｍ２）などの直鎖状、分枝状または環状オルガノシロキサンであり得る。前記アミノシリコーンオイルは、アミン部分をさらに含むシリコーンオイルであり、窒素−炭素結合の形成を可能にし得る。アミノシリコーンオイルとしては、非限定的な例として、Genesee Polymersから市販されているＧＰ−９６５およびＧＰ−９６７が挙げられる。いくつかの実施形態では、前記非アミノシリコーンオイルおよび前記アミノシリコーンオイルは、前記フィルム形成性アミノシリコーン反応物と混和性である。いくつかの実施形態では、前記任意の非アミノシリコーンオイルおよび／またはアミノシリコーンオイルは、化粧品として許容される油である。化粧品として許容される成分、および同様に化粧品として許容される組成物または配合物は、過度の毒性、不安定性、アレルギー反応などを伴うことなく、ケラチン繊維、特にヒトの髪と接触して使用するためのそのような材料の適合性を指す。
【００７０】
シリコーンオイルは、担体、撥水剤、膨潤剤などの機能を果たし得る。それらの分子量に応じて、シリコーンオイルは、揮発性であっても、揮発性でなくてもよい。シリコーンオイルは、官能化もされ得、例えば、それらは、アミノシリコーンオイルを形成するアミン部分を含み得る。いくつかの実施形態では、アミノシリコーンオイルは、（本明細書に記載されるように、相互作用することのできる前記油相中のアミン基の量を変えることによって）前記反応性油相の電荷密度を変えるために使用される。さらに、（アミノシリコーンオイル中に存在する）アミン部分が前記プレポリマーの縮合硬化を触媒し得ることが報告されている。したがって、いくつかの実施形態では、本組成物中に任意に使用される前記シリコーンオイルは、アミノシリコーンオイルである。
【００７１】
本発明者らは、異なる種類の縮合硬化性アミノシリコーンプレポリマー反応物を混合すること、または少なくとも特定の種類の反応物を追加の非反応性シリコーンと混合することによって、それぞれの欠点を低減しながら、それぞれの種類の利点を取り入れることによって、それから生じ得る硬化フィルムの特性を調整できることを見出した。例えば、以下の見解は、各サブタイプの正確な化学化合物次第かもしれないが、一般に、モノマーを単独で使用すると、モノマーは、脆すぎるコートの形成をもたらす可能性があり、一方、ポリマー単独では完全に硬化するには遅すぎるか、または十分な凝集性が欠如したコートが得られる可能性がある。それゆえに、脆さを低減させるために、前記プレポリマー間の架橋の程度を減少させることが望ましいかもしれない。このような効果は、例えば、より大きなプレポリマー、通常は縮合硬化性アミノシリコーンポリマーの添加によって、達成され得る。代替的に、または追加的に、アミノシリコーンオイルおよび／または非アミノシリコーンオイルを添加してもよい。このような分子は、架橋密度を低下させ、脆さを軽減することができる。
【００７２】
このような大きなプレポリマーおよびシリコーンオイルが多すぎると、架橋密度が低下する可能性があり、また、前記フィルムおよびコーティングの様々な機械的特性も損なう可能性がある。さらに、非アミノシリコーンオイルが多すぎると、前記アミノ基の正電荷密度を低下させ、前記制電引力メカニズムを損ない、および／または前記フィルムの自己終結メカニズムを弱めるまたは破壊する可能性がある。
【００７３】
いくつかの実施形態では、前記油相内のアミノシリコーンオイルの総濃度は、最大で４０重量％、最大で３５重量％、最大で３０重量％、最大で２０重量％、最大で１５重量％、最大で１０重量％、または最大で５重量％である、または、１重量％〜４０重量％、５重量％〜４０重量％、１０重量％〜４０重量％、２０重量％〜４０重量％、１重量％〜３０重量％、５重量％〜３０重量％、１０重量％〜３０重量％、１５重量％〜３０重量％、２０重量％〜３５重量％、または２０重量％〜３０重量％の範囲内である。
【００７４】
いくつかの実施形態では、前記水中油型エマルションの表面ゼータ電位が、０より大きい、または少なくとも＋１ｍＶ、少なくとも＋２ｍＶ、少なくとも＋３ｍＶ、少なくとも＋５ｍＶ、少なくとも＋７ｍＶ、または少なくとも＋１０ｍＶであることを条件として、前記油相内の非アミノシリコーンオイルの総濃度は、最大で１５重量％、最大で１２重量％、最大で１０重量％、最大で７重量％、または最大で５重量％である。
【００７５】
いくつかの実施形態では、前記油相内の非アミノシリコーンオイルの総濃度は、１重量％〜１５重量％、３重量％〜１５重量％、５重量％〜１５重量％、８重量％〜１５重量％、１重量％〜１２重量％、３重量％〜１２重量％、５重量％〜１２重量％、３重量％〜１０重量％、３重量％〜８重量％、または２重量％〜５重量％の範囲内である。
【００７６】
いくつかの実施形態では、前記架橋剤は、アミノシリコーンモノマーである。あるいは、前記架橋剤は、非アミノ架橋剤（例えば、エチルシリケート）であり得る。そのような場合、前記油相内の、前記アミノシリコーン反応物および前記非アミノ架橋剤の合計濃度は、前記油相の３５〜９５重量％、４０〜９５重量％、４０〜８５重量％、４０〜７５重量％、４５〜９５重量％、４５〜８５重量％、５０〜９５重量％、５０〜８５重量％、５５〜９５重量％、５５〜８５重量％、５５〜７５重量％、６０〜９５重量％、６０〜９０重量％、６０〜８５重量％、または６０〜８０重量％の範囲内である。いくつかの実施形態において、前記合計濃度内の前記非アミノ架橋剤の濃度は、水中油型エマルションが０より大きい（＞０）、または少なくとも＋１ｍＶ、少なくとも＋２ｍＶ、少なくとも＋３ｍＶ、少なくとも＋５ｍＶ、少なくとも＋７ｍＶ、または少なくとも＋１０ｍＶであるという条件によって制限される。
【００７７】
このような縮合硬化性アミノシリコーン反応物の重合に適した架橋剤は、類似の反応性基を含んでよく、例えば、縮合硬化性アミノシリコーンモノマー（例えば、アミノシラン）であってよい。架橋剤は、アミノ官能基のみ、または、脂肪族炭素部分、ビニル、アリル、メルカプト、エポキシ、アクリレート、またはメタクリレート官能基などの追加の反応性基を示してもよい。
【００７８】
いくつかの実施形態では、前記非アミノ架橋剤は、エチルシリケート、ポリ（ジメトキシシロキサン）、およびポリ（ジエトキシシロキサン）を含む、主に含む、またはそれらからなる。
【００７９】
いくつかの実施形態では、前記水中油型エマルションの表面ゼータ電位が、０より大きい、または少なくとも＋１ｍＶ、少なくとも＋２ｍＶ、少なくとも＋３ｍＶ、少なくとも＋５ｍＶ、少なくとも＋７ｍＶ、または少なくとも＋１０ｍＶであることを条件として前記油相内の前記非アミノ架橋剤の総濃度は、最大で３５重量％、最大で３０重量％、最大で２０重量％、最大で１５重量％、最大で１０重量％、または最大で５重量％である
【００８０】
架橋は、前記反応性アミノ官能性シリコーンプレポリマーとのより良好な適合性（compatibility）のために、追加の有機アミン種またはアミノ官能性シリコーンを使用して触媒されてもよい。
【００８１】
前記油相内で、最大２つのシラノールおよび／または加水分解性基を有する、前記アミノシリコーンオイル、前記非アミノシリコーンオイル、および前記少なくとも１種の反応性縮合硬化性フィルム形成性アミノシリコーンプレポリマーの総濃度は、３重量％〜６５重量％、３重量％〜６０重量％、３重量％〜５５重量％、３重量％〜５０重量％、３重量％〜４５重量％、３重量％〜４０重量％〜、７重量％〜４０重量％、１０重量％〜４０重量％、１０％重量％〜５０重量％、１５重量％〜５０重量％、１５重量％〜４５重量％、１５重量％〜４０重量％、２０重量％〜４５重量％、２５重量％〜４５重量％、２５重量％〜５０重量％、３０重量％〜４５重量％、３０％重量％〜６０重量％、３５重量％〜５０重量％、または３５重量％〜６０重量％の範囲内である。いくつかの実施形態では、前記油相の前述の異なる成分の総濃度は、２３℃で測定されたときに、２，０００ｍＰａ・ｓ以下、５００ｍＰａ・ｓ以下、または１００ｍＰａ・ｓ以下の粘度を有する前記油相の条件下にある。
【００８２】
１種以上の縮合硬化性アミノシリコーン反応物が、少なくとも１種の前述の非反応性シリコーンをさらに含む油相内に存在する場合、前記油相は正のゼータ電位を有することが好ましい。
【００８３】
いくつかの実施形態では、前記配合物は、縮合硬化促進剤または前記プレポリマーを硬化するために適合された触媒などの縮合硬化助剤をさらに含む。
【００８４】
これらの縮合硬化性オリゴマーまたはポリマーの架橋に適した硬化促進剤としては、ジイソプリル−カルボジイミドなどのカルボジイミド（Ｒ−Ｎ＝Ｃ＝Ｎ−Ｒ’）触媒、および、好ましくは、日本の日清紡ケミカル（株）製のカルボジライトの商品名で市販されているような多官能性ポリカルボジイミドが挙げられる。さらに、アミノシリコーンオイルは、前記組成物中で果たし得る他のいかなる機能に加えて、アミン部分の存在により、縮合硬化促進剤として作用し得る。
【００８５】
硬化促進剤（アミノシリコーンオイル以外）は、通常、前記硬化性組成物中に、前記組成物の総重量の５％を超えない比較的少量で、または２重量％未満で、１重量％未満で、または、０．５重量％未満で存在し得る。
【００８６】
いくつかの実施形態では、前記水中油型エマルション配合物または副配合物は、ポリマー形成性アミノシリコーン反応物、非反応性シリコーンオイル、非反応性アミノシリコーンオイル、および架橋剤のうちの少なくとも１つを可溶化することができる有機溶媒または水混和性共溶媒を実質的に含まない。
【００８７】
本明細書および本特許請求の範囲において使用されるように、油相内または油相に関する「有機溶媒」という用語は、少なくとも１つの溶質を含む油相内に配置された有機液体を指し、前記有機液体は、ポリマー内結合にも、前記哺乳類の毛髪表面への結合にも積極的に関与しない。
【００８８】
本明細書および本特許請求の範囲において使用されるように、水相内または水相に関する「共溶媒」という用語は、水相内で少なくとも部分的に混和性である有機液体を指し、前記有機液体は、前記水相内で、前記油相内に配置された少なくとも１つの成分の溶解度を増大させることをさらに特徴とする。
【００８９】
有機溶媒としては、非限定的な例として、エタノールなどの揮発性のＣ１−Ｃ６アルカノール；ヘキサンなどの揮発性のＣ５−Ｃ７アルカン；酢酸メチルなどの液体Ｃ１−Ｃ２０酸と揮発性Ｃ１−Ｃ８アルコールとのエステル；アセトンなどの室温で液体の揮発性ケトン；Ｃ８−Ｃ１６アルカンなどの揮発性炭化水素系油、例えば、イソドデカン；ジメトキシメタンまたはジエチレングリコールモノメチルエーテルなどの揮発性エーテルまたは揮発性グリコールエーテル；およびこれらの混合物が挙げられ得る。
【００９０】
水混和性共溶媒としては、非限定的な例として、エタノールなどの揮発性のＣ１−Ｃ６アルカノール；酢酸メチルなどの液体Ｃ１−Ｃ２０酸と揮発性Ｃ１−Ｃ８アルコールとのエステル；アセトンなどの室温で液体の揮発性ケトン；およびこれらの混合物が挙げられ得る。
【００９１】
このような溶媒は、油相の有効性を損なうこと、および／または、エマルションの形成を阻むことに加えて、前記縮合硬化性アミノシリコーンプレポリマーとして同じ相に存在する場合、縮合硬化を減らすまたは遅らせる可能性もあると考えられている。
【００９２】
いくつかの実施形態では、本教示による前記水中油型エマルション配合物（または副配合物が一緒に乳化されて同じものを形成する）は、前記配合物または副配合物の１０重量％以下の有機溶媒または水混和性共溶媒、または５重量％以下、４重量％以下、３重量％以下、２重量％以下、または１重量％以下の任意のそのような溶媒またはそれらの混合物を含む。
【００９３】
いくつかの実施形態では、前記エマルションの前記油相内の有機溶媒の総濃度は、重量基準で、最大で１０重量％、最大で５重量％、最大で２重量％、または最大で１重量％である。いくつかの実施形態では、前記油相は有機溶媒を全く含まない。
【００９４】
いくつかの実施形態では、前記エマルションの前記水相内の、水混和性共溶媒の総濃度は、重量基準で、最大で１０重量％、最大で５重量％、最大で２重量％、または最大で１重量％である。いくつかの実施形態では、前記水相は、前記共溶媒を全く含まない。
【００９５】
いくつかの実施形態では、特に、排他的ではないが、前記縮合硬化性アミノシリコーン反応物が少なくとも１種の縮合硬化性アミノシリコーンポリマーを含む場合、前記水中油型エマルションは、固体状疎水性反応性無機フィラーをさらに含む。前記フィラーは、前記油相内に配置または分散され、前記縮合硬化性フィルム形成性アミノシリコーンプレポリマーの硬化を促進させるために、選択または適合される。
【００９６】
有利には、前記反応性強化フィラーは、前記アミノシリコーンフィルムの密着性の増加に寄与する疎水性３Ｄネットワーク形成剤である。適切な反応性フィラーは、その表面がシロキサン基または疎水性を有する他の基によって少なくとも部分的に覆われている疎水性ヒュームドシリカから選択され得、このような基は、通常、前記シリカ上のシラノール官能単位と反応する。したがって、このような場合、前記疎水性ヒュームドシリカは、シラノールブロックドシリカと呼ばれ得、前記シラノール官能基をブロッキングする前記ヒュームドシリカの表面処理は、ＨＤＭＳ、ポリシロキサン、環状ポリシロキサン、シラザン、アミノシランおよびシリコーンオイルの１種以上によって達成される。前記ブロッキング処理は、完全である必要はなく、いくつかの残りのシラノール基は許容可能であり、少なくとも部分的な硬化を確実にする、または促進するために、望ましくさえある。疎水性ヒュームドシリカは、本教示による前記第１コートの前記エマルション中に存在する場合、通常、前記水中油型エマルションの前記油相中に配置される。ヒュームドシリカは、塗布中に前記組成物の前記非反応性相中に配置される場合、前記組成物の前記反応性油相を、前記アミノシリコーンフィルムの形成に対するそれらの寄与から奪うだけでなく、アミノシリコーンプレポリマーの液滴とさらに相互作用して、それらの前記毛髪繊維への付着を減少させることがあると考えられる。水性組成物の増粘剤として通常使用される疎水性ヒュームドシリカは、それゆえ、本教示による組成物に対して有害であろう。例えば、増粘目的で一般的に使用されているように、ヒュームドシリカの凝集体は、さらに、前記毛髪の光沢および感触に影響を与え得る。対照的に、油中によく分散された反応性疎水性ヒュームドシリカは、サイズが低減され、前記３Ｄネットワーク形成を促進することを意図した所望の反応性表面積および前記コーティングの厚さに調和する（compatible）寸法を有するため、このように、毛髪の外観および触感に対するあらゆる悪影響を回避する。
【００９７】
追加の強化フィラーは、沈降シリカ、マグネシア、アルミナ（例えば、Ａｌ２Ｏ３・３Ｈ２Ｏ）、ブラックアモルファスカーボン（カーボンブラック、チャンネルブラック、またはランプブラック）の群から選択される可能性もある。前記強化フィラーは、特定の着色に適するように選択され得る。例えば、比較的大量の強化フィラーが望まれる場合、比較的明るい色合いに影響があり得るサイズ範囲内であれば、黒色フィラーは避けるべきである。逆に、暗い色合いが望まれる場合は、黒色の強化フィラーが有利である。
【００９８】
いくつかの実施形態では、前記反応性フィラーは、疎水性ヒュームドシリカを含む、主に含む、またはそれからなる。
【００９９】
いくつかの実施形態では、前記固体状疎水性反応性無機フィラーの平均粒径（Ｄｖ５０）は、５〜５００ｎｍ、５〜２５０ｎｍ、１０〜２００ｎｍ、２０〜５００ｎｍ、２０〜２５０ｎｍ、２０〜２００ｎｍ、４０〜３００ｎｍ、６０〜３００ｎｍ、６０〜２５０ｎｍ、または６０〜２００ｎｍの範囲内である。
【０１００】
いくつかの実施形態では、前記油相内に、配置または分散された前記固体状疎水性反応性無機フィラーの濃度は、０．２重量％〜１２重量％、０．２〜１０重量％、０．２〜８重量％、０．４〜１０重量％、０．４〜８重量％、０．６〜１０重量％、０．６〜８重量％、０．８〜８重量％、または０．８〜６重量％の範囲内である。
【０１０１】
いくつかの実施形態では、前記水中油型エマルション中の前記固体状疎水性反応性無機フィラーの濃度は、０．００５重量％〜０．５重量％、０．００５重量％〜０．３重量％の範囲内である。
【０１０２】
いくつかの実施形態では、前記固体状疎水性反応性無機ヒュームドシリカフィラーの屈折率は、その中に顔料粒子が存在し、その中に配置されている場合は除き、前記油相の屈折率の±１０％、±７％、±５％、または±３％の範囲内である。
【０１０３】
記載された好ましい実施形態の特徴によれば、前記疎水性３Ｄネットワーク形成剤（前記架橋剤または前記疎水性ヒュームドシリカ）は、少なくとも部分的に硬化したアミノシリコーンフィルムの屈折率（ＲＳ）に対して、示差屈折率（ΔＲ）を形成する屈折率（Ｒ３Ｄ）を有し、ΔＲは、以下：
ΔＲ＝｜Ｒ３Ｄ−ＲＳ｜
によって定義され、ここで、ΔＲは、最大で０．１５、最大で０．１０、最大で０．０７、最大で０．０６、最大で０．０５、最大で０．０４、最大で０．０３、最大で０．０２、または最大で０．０１である。いくつかの実施形態では、Ｒ３Ｄは、１．２０〜１．６０、１．３０〜１．５０、または１．３５〜１．４５の範囲内である。
【０１０４】
前記疎水性３Ｄネットワーク形成剤と前記硬化アミノシリコーンフィルムとの屈折率の差は、正規化された割合（ΔＲ％またはΔＲＮ）で表されることもあり、ΔＲ％は、ΔＲ％＝１００ｘΔＲ／ＲＳで定義される。いくつかの実施形態では、ΔＲ％は最大で１０％、最大で７．５％、最大で５％、最大で４％、最大で３％、最大で２％、または最大で１％である。
【０１０５】
いくつかの実施形態では、前記少なくとも部分的に硬化したフィルムは、前記個々の毛髪の外面上で自己停止（self-terminated）している。
【０１０６】
温度は縮合硬化の反応速度をある程度加速し、それに応じて部分的な硬化の発生または硬化の完了に必要な時間を短縮し得るが、この補助因子は本発明にとって重要ではなく、十分なコーティングは、６０℃以下、または５０℃以下、４５℃以下、または４０℃以下、または３８℃以下、または３６℃以下、または３５℃以下、または３４℃以下、または３２℃以下、または３０℃以下、または２５℃以下、および、場合により、少なくとも１５℃という中程度の温度で得ることができる。
【０１０７】
前記記載された好ましい実施形態の特徴によれば、前記少なくとも１種の縮合硬化性アミノシリコーン反応物の前記部分的な縮合硬化は、最大で４５℃、最大で４２℃、最大で４０℃、最大で３８℃、最大で３６℃、最大で３５℃、最大で３４℃、最大で３２℃、最大で３０℃、または最大で２５℃という温度で；場合により、少なくとも１０℃、少なくとも１５℃、少なくとも２０℃、または少なくとも２５℃という温度で、および、場合により、１０℃〜４５℃、１５℃〜４２℃、または２０℃〜４０℃の範囲内という温度で実行される（例えば、積極的に支援される）または起こる。
【０１０８】
いくつかの実施形態では、存在する場合には顔料粒子および顔料粒子用の分散剤を含む、前記油相内の、前記縮合硬化性アミノシリコーン反応物、前記非アミノ架橋剤、前記固体状疎水性反応性無機フィラー、前記アミノシリコーンオイル、および前記非アミノシリコーンオイルの総濃度は、少なくとも９０重量％、少なくとも９３重量％、少なくとも９５重量％、少なくとも９７重量％、少なくとも９８重量％、または少なくとも９５重量％である。
【０１０９】
前記記載された好ましい実施形態の特徴によれば、前記配合物内の、前記水、前記反応性縮合硬化性フィルム形成性アミノシリコーン反応物の総濃度は、前記全配合物の、少なくとも６０重量％、少なくとも７０重量％、少なくとも８０重量％、少なくとも８５重量％、少なくとも９０重量％、少なくとも９５重量％、少なくとも９７重量％、少なくとも９８重量％、少なくとも９９重量％、少なくとも９９．５重量％、または少なくとも９９．８重量％である。
【０１１０】
前記記載された好ましい実施形態の特徴によれば、前記アミノシリコーン水中油型エマルション配合物は、その中に分散された少なくとも１つの製剤顔料を含有する。いくつかの実施形態によれば、前記顔料粒子は、前記縮合硬化性フィルム形成性アミノシリコーン反応物中および／または前記水中に分散されている（例えば、金属顔料）。特定の理論に拘束されることを望むものではないが、前記毛髪繊維上で完全に縮合硬化することができる反応性アミノシリコーンを含む組成物中に顔料が適用されているので、このような反応は、前記アミノシリコーンフィルムの成長している３Ｄネットワーク中に、前記顔料を「閉じ込める（entrap）」であろう。本教示に従って形成されたアミノシリコーンフィルムは、少なくとも密着性（前記毛髪をコーティングするフィルムを形成するための前記プレポリマー間の架橋）を示すので、前記の閉じ込められた顔料は、単に物理的付着の場合のように、著しく（significantly）洗い流すことはできない。
【０１１１】
いくつかの実施形態では、前記第１コートの前記水中油型エマルションの前記水相は、最大で２０重量％、最大で１０重量％、最大で５重量％、または最大で２重量％の量の前記油相内の前記顔料を含む。いくつかの実施形態では、前記第１コートの前記水相は、前記顔料を含まない。
【０１１２】
いくつかの実施形態によれば、前記第１反応物またはその異なる構成成分は、それぞれ、前記反応性縮合硬化性アミノシリコーンモノマー、オリゴマーおよびポリマーから選択され、また、少なくとも２つの縮合硬化反応性基を有する前述のアミノシリコーンポリマー形成性反応物（一部は任意に）のそれぞれが、エマルション液滴の形態でそれぞれ別々に前記担体中に分散した同じ配合物に存在する。反応物の明確な液滴へのこのような分離は、液滴が前記繊維へ堆積し、前記担体の除去（例えば蒸発）に際して合一することに続いて、成分の密着がもたらされるまで、フィルム形成を遅らせると考えられている。エマルションは、既知の二相系であり、いくつかの実施形態では、水中油型エマルションが好ましい。乳化は、通常、乳化剤を必要とし（前記成分が自己乳化特性を欠くとき）、これは、イオン性または非イオン性であり得る。縮合硬化性アミノシリコーンモノマーおよび縮合硬化性アミノシリコーンオリゴマー（例えば、約２００と約２，０００ｇ／モルとの間の平均ＭＷを有する）の少なくとも一方を含む場合、前記ポリマー形成性アミノシリコーン反応物は、いくつかの実施形態では、前記エマルションの自己乳化を提供でき、それによって、追加の専用乳化剤が不要になる。非自己乳化性アミノシリコーンポリマー（例えば、２，０００ｇ／モルを超える平均ＭＷを有する）を含む組成物は、一般に、縮合硬化性アミノシリコーン反応物の前記エマルションを形成するために、乳化剤を含む必要がある。このような専用の乳化剤は、グリフィンスケールで、１０〜１８、１２〜１８、１２〜１７、１２〜１６、１２〜１５、１３〜１６、または１３〜１５の範囲内の親水性−親油性バランス（ＨＬＢ）値を有する。いくつかの実施形態では、前記水相内の前記水およびすべての乳化剤の総濃度は、重量基準で、少なくとも９０重量％、少なくとも９５重量％、少なくとも９７重量％、少なくとも９９重量％である。
【０１１３】
いくつかの実施形態では、前記水相はさらにｐＨ調整剤を含む。いくつかの実施形態では、前記ｐＨ調整剤は、水中油型エマルションが本明細書に記載されるような適切なｐＨを有するように、前記水相に添加される。
【０１１４】
いくつかの実施形態によれば、前記方法は、少なくとも第１および第２副配合物を組み合わせて、前記アミノシリコーン縮合硬化性ポリマー形成性材料を含む前記配合物を生成することをさらに含む。これらの副配合物の内容および数は、前記副配合物の組み合わせ時に前記配合物を共同で構成する材料の種類に依存する場合がある。例えば、前記配合物がモノマー、オリゴマーまたは縮合硬化性アミノシリコーンポリマーのいずれか１種類のみを含む場合、前記第１副配合物はユニークな第１反応物を含んでもよく、また、所望の場合には、少なくとも１つの配合顔料の複数のサブミクロン顔料粒子、および、場合により、前記第１副配合物中に少なくとも１つの配合顔料を分散するように選択または適合された適切な顔料分散剤を含んでもよく、一方、前記第２副配合物は、水、および必要に応じて、乳化剤、３Ｄネットワーク形成剤、（顔料）分散剤、増粘剤などを含んでもよい。
【０１１５】
他の実施形態では、特に、前記配合物が１種類を超えるアミノシリコーンポリマー形成性第１反応物を含む場合、および／または、前記配合物が非アミノ縮合硬化性モノマーおよび／または３Ｄネットワーク形成剤（それぞれ、前記縮合硬化性アミノシリコーンモノマー、オリゴマーまたはポリマーの架橋剤として機能し得る）をさらに含む場合、前記配合物は、２種以上の副配合物として有利に供給され得る。そのような場合、特定の副配合物で互いに反応する可能性のある異なる材料を有することを避けるために、各副配合物は別個の材料を含んでもよい。材料のこのような分離は、前記配合物を目的の繊維に塗布する前に、ポリマー形成反応がインビトロ（in vitro）で起こることを低減または防止すると予想される。例えば、前記第１副配合物は、縮合硬化性アミノシリコーンポリマー、および所望の場合、少なくとも１つの配合顔料の複数のサブミクロン顔料粒子、および場合により、前記第１副配合物および前記配合物に少なくとも１つの配合顔料を分散するように選択または適合された適切な顔料分散剤を含んでいてもよく；また、前記第２副配合物は、縮合硬化性モノマーまたはオリゴマー（アミノシリコーンタイプであろうとなかろうと）および／または３Ｄネットワーク形成剤（前記ポリマーの架橋剤として働く前述のもの）を含んでもよい。前記第２副配合物の内容に応じて、前記材料がそれと共に反応する場合、前記水はさらなる区画に入れられる。同じ種類の反応性材料間で何らかの架橋が発生する可能性があることを無視することはできず、したがって、加水分解／交差反応の速い速度を有する反応物は、例えば水の不在下および／または大気圧より低い圧力下で、そのような自己反応性を防止、遅延、または低減する条件下で供給されることが好ましい。
【０１１６】
いくつかの実施形態では、前記アミノシリコーン縮合硬化性の第１反応物は、水中の正に帯電したエマルションとして、前記第１副配合物中、または前記第２副配合物中に（別の区画からの水の添加後）配置される。他の実施形態では、特に前記第２副配合物が非アミノ縮合硬化性モノマーまたはオリゴマーからなる場合、そのような材料は、水中の負に帯電したエマルションとしてその中に配置され得る。
【０１１７】
いくつかの実施形態では、前記方法は、前述の副配合物のうちの少なくとも１つと、一実施形態では、非晶質構造を有する反応性疎水性ヒュームドシリカであり得る３Ｄネットワーク形成剤とを含む第３の副配合物を組み合わせることをさらに含む。
【０１１８】
前記少なくとも２種の副配合物の組み合わせは、エマルション、通常、水中油型エマルションをもたらし得る。反応性フィラーとも称される前記疎水性ヒュームドシリカは、存在する場合、通常、前記水中油型エマルションの前記油相内に配置／分散される。
【０１１９】
いくつかのこのような実施形態によれば、前記方法は、塗布の前に、前記少なくとも第１および第２副配合物を、最大で４時間、最大で２時間、最大で６０分間、最大で４５分間、最大で３０分間、最大で２０分間、または最大で１０分間、共に混合する工程をさらに含む。前記副配合物の混合（２以上の場合）は、前記毛髪に塗布する数秒前、それらを組み合わせた前記配合物を塗布する少なくとも１０秒前、少なくとも３０秒前、少なくとも６０秒前、または少なくとも５分前に、実施され得る。いくつかの実施形態では、前記毛髪繊維に塗布される完全な配合物の調製のために２以上の副配合物が混合される場合、前記混合は、塗布前の、１０秒〜６０分の範囲内、または２０秒〜３０分の範囲内、または１〜２０分の範囲内に行われ得る。
【０１２０】
いくつかの実施形態によれば、前記配合物、または前記第１および第２副配合物のいずれかは、非イオン性乳化剤またはアニオン性乳化剤をさらに含む。
【０１２１】
いくつかの実施形態によれば、前記配合物は、帯電しており、０ｍＶを超える正の表面ゼータ電位を有する。そのため、前記ゼータ電位は、少なくとも＋１ｍＶ、少なくとも＋２ｍＶ、少なくとも＋３ｍＶ、少なくとも＋５ｍＶ、少なくとも＋７ｍＶ、少なくとも＋１０ｍＶ、少なくとも＋１５ｍＶ、少なくとも＋２０ｍＶ、少なくとも＋３０ｍＶ、少なくとも＋４０ｍＶ、または少なくとも＋６０ｍＶであり；および、＋１００ｍＶ以下、または＋８０ｍＶ以下である。いくつかの実施形態では、前記配合物は、１〜５０ｍＶ、１〜３０ｍＶ、１〜２０ｍＶ、１〜１５ｍＶ、２〜１００ｍＶ、２〜３０ｍＶ、３〜１００ｍＶ、３〜５０ｍＶ、３〜３０ｍＶ、３〜２０ｍＶ、５〜１００ｍＶ、５〜５０ｍＶ、５〜３０ｍＶ、５〜２０ｍＶ、７〜１００ｍＶ、１０〜８０ｍＶ、１５〜８０ｍＶ、２０〜８０ｍＶ、または２０〜６０ｍＶの範囲内の正の表面ゼータ電位を有する。
【０１２２】
いくつかの実施形態によれば、前記縮合硬化性アミノシリコーンモノマー、オリゴマー、および／またはポリマーを含む前記第１副配合物は、帯電しており、０ｍＶを超える正の表面ゼータ電位を有する。そのため、前記ゼータ電位は、少なくとも＋１ｍＶ、少なくとも＋２ｍＶ、少なくとも＋３ｍＶ、少なくとも＋５ｍＶ、少なくとも＋７ｍＶ、少なくとも＋１０ｍＶ、少なくとも＋１５ｍＶ、少なくとも＋２０ｍＶ、少なくとも＋３０ｍＶ、少なくとも＋４０ｍＶ、または少なくとも＋６０ｍＶであり；および、最大で＋１００ｍＶ、または最大で＋８０ｍＶである。いくつかの実施形態では、前記副配合物は、１〜５０ｍＶ、１〜３０ｍＶ、１〜２０ｍＶ、１〜１５ｍＶ、２〜１００ｍＶ、２〜３０ｍＶ、３〜１００ｍＶ、３〜５０ｍＶ、３〜３０ｍＶ、３〜２０ｍＶ、５〜１００ｍＶ、５〜５０ｍＶ、５〜３０ｍＶ、５〜２０ｍＶ、７〜１００ｍＶ、１０〜８０ｍＶ、１５〜８０ｍＶ、２０〜８０ｍＶ、または２０〜６０ｍＶの範囲内の正の表面ゼータ電位を有する。
【０１２３】
いくつかの実施形態によれば、前記第２副配合物は、非アミノシリコーン、縮合硬化性モノマーまたはオリゴマーなどの前記非アミノシリコーン架橋剤を含み、その材料は帯電しており、負の表面ゼータ電位を有し、その陰性は、少なくとも−１ｍＶ、少なくとも−１０ｍＶ、少なくとも−２０ｍＶ、少なくとも−４０ｍＶ、または少なくとも−６０ｍＶであり；および、その陰性は、最大で−１００ｍＶ、または最大で−８０ｍＶである。いくつかの実施形態では、前記第２副配合物は、−１００ｍＶ〜−１ｍＶ、または−１００ｍＶ〜−１０ｍＶ、または−８０ｍＶ〜−２０ｍＶ、または−８０ｍＶ〜−４０ｍＶの範囲内の負の表面ゼータ電位を有する。通常、そのような負のゼータ電位は、前記架橋剤がアミノ部分を欠く場合に観察される。
【０１２４】
前記水中油型エマルションを形成する前記副配合物の１つが、他の副配合物との組み合わせで負に帯電し得る場合でも、結果として生じる配合物は、通常正に帯電することに留意すべきである。
【０１２５】
いくつかの実施形態では、前記表面ゼータ電位は、適切なゼータサイザーで、少なくとも８．０および最大で１１．５のｐＨで測定することができ、前記測定は、場合により、ｐＨ９．０で行われる。他の実施形態では、前記表面ゼータ電位は、前記水中油型エマルションの固有ｐＨ（約ｐＨ１０）で測定される。好都合なことに、材料または組成物の前記ゼータ電位の測定は、適切な担体中または前記組成物の希釈形態で、低濃度の前記材料で実施され得る。例えば、試験サンプルは、２重量％以下、１重量％以下、または０．１重量％以下の固体材料または組成物材料を含んでもよい。
【０１２６】
本方法に有利に働く閾値条件を記述する別の方法は、互いとの相互作用による前記材料の初期表面ゼータ電位に依存している。前記塗布された水性分散液の前記ｐＨで、前記アミノシリコーンコートでプレコートされた前記哺乳類の毛髪繊維は、第１表面ゼータ電位（ζ１）を有し、また、前記水性分散液は第２ゼータ電位（ζ２）を有する。前記ｐＨでのゼータ差とも呼ばれる前記２つの値の間のギャップ（Δζ）は、Δζ＝ζ１−ζ２として定義され、ζ１、ζ２、およびΔζは、それぞれ、ミリボルト（ｍＶ）で提供される。
【０１２７】
いくつかの実施形態では、Δζは、少なくとも１０、少なくとも１５、少なくとも２０、少なくとも２５、少なくとも３０、少なくとも４０、または少なくとも５０である。いくつかの実施形態では、Δζは、１０〜８０ｍＶ、１０〜７０ｍＶ、１０〜６０ｍＶ、１５〜８０ｍＶ、１５〜７０ｍＶ、１５〜６０ｍＶ、２０〜８０ｍＶ、２０〜７０ｍＶ、２０〜６０ｍＶ、２５〜８０ｍＶ、２５〜７０ｍＶ、２５〜６０ｍＶ、３０〜８０ｍＶ、３０〜７０ｍＶ、３０〜６０ｍＶ、３５〜８０ｍＶ、３５〜７０ｍＶ、または３５〜６０ｍＶの範囲内である。前記水性分散液のｐＨは、４〜１１、４〜１０．５、４〜１０、６〜１１、６〜１０．５、６〜１０、７〜１１、７〜１０．５、または７〜１０の範囲内であり、前記アミノシリコーンコートの前記第１表面ゼータ電位（ζ１）は、ゼロより大きい（ζ１＞０）。材料の前記表面ゼータ電位は、通常、液相で測定される。固体コートのゼータ電位は、サンプルが配置されているチューブを通して、水流を流させることに対応したゼータ電位分析器のストリーミング電流検出器を使用して測定され得る。このような方法で得られた結果は、懸濁液中の同じ粒子の前記ゼータ電位をある程度反映している。反対に、前記アミノシリコーン水中油型エマルションのゼータ電位は、それから生じる前記アミノシリコーンコートの前記表面ゼータ電位の予測とみなされる。
【０１２８】
いくつかの実施形態によれば、特に、前記アミノシリコーンポリマー形成性配合物が、顔料をさらに含む場合、前記配合物は分散剤をさらに含んでもよい。そのような実施形態では、前記分散剤は、サブミクロン有機または無機顔料粒子の２５重量％〜４００重量％の範囲の量で前記配合物または前記副配合物に存在し得る。いくつかの実施形態では、前記分散剤および前記顔料粒子は、０．５：１〜２：１、０．７５：１〜１．５：１、または０．８：１〜１．２：１の範囲の重量比に対する相対重量で存在する。
【０１２９】
いくつかの実施形態によれば、前記顔料を分散させるように適合された前記分散剤は、前記縮合硬化性配合物との適合性（compatible）がある。適合性とは、例えば、前記顔料分散剤が前記配合物の前記反応性油相に混和性であること、前記顔料分散剤が硬化を遅らせたり、減少させたり、妨げたりしないこと、および前記顔料分散剤は、前記顔料の前記サイズ縮小中に安定（例えば、非反応性）であることを意味する。例えば、顔料分散剤は、とりわけ、前記縮合硬化性アミノシリコーンプレポリマーの前記硬化を妨げる場合、または、アミノシリコーンフィルムが、基材毛髪繊維に十分におよび／または急速に付着しないであろう程度まで、または前記顔料に有害であろう程度までおよび同様に望ましくない効果がある程度まで、硬化を低減または遅延させる場合、適合性はないであろう。いくつかの実施形態では、適合性は、適合性があると見なされる材料が、共通のシリコンベースの化学的パラメータまたは類似の物理的パラメータなどの共通の特性を共有することをさらに意味し得る。例えば、同様の屈折率（ＲＩ；互いから±１０％以内）を有する材料は、より不透明に見える比較的異なるＲＩを有する材料と比較して、より透明な硬化フィルムをもたらすと考えられている。顔料分散剤と内部適合性で例示されているが、特定のコートまたは層の形成に使用される材料は、隣接する層と適合性があることが有利である（例えば、それぞれの形成に影響しない）。
【０１３０】
好ましくは、前記顔料分散剤は、正電荷を有し得る。このような分散剤は、シリコーンポリエーテル分散剤およびシリコーンアミン分散剤などのシリコーン主鎖を有し得る。いくつかの実施形態によれば、前記シリコーンアミン分散剤は、正に帯電してよい。いくつかの実施形態では、アミノシリコーンである前記顔料分散剤は、３〜１０００、３〜５００または３〜２００の範囲のアミン価を有する。
【０１３１】
前記反応性油相の前記反応物と反応することができる官能性部分を有する顔料分散剤は、有利には、顔料分散剤それ自体に加えて、それらから形成される前記アミノシリコーン３Ｄネットワークをさらに改良し得る。例えば、シリコーンエポキシ顔料分散剤は、前記アミノシリコーンプレポリマーの前記アミン部分と有利に相互作用して、前記着色されたアミノシリコーンフィルムの凝集性をさらに高め得る。
【０１３２】
いくつかの実施形態では、本方法は、本明細書に記載のように、第２コートを塗布する前に、前記個々の繊維から、前記ポリマー形成性アミノシリコーン反応物を含む過剰な前記水中油型エマルションを除去することをさらに含む。
【０１３３】
＜水性分散液＞
別の態様では、前記アミノシリコーンコーティングでコートされた前記哺乳類の繊維は、中和された酸部分を有する親水性ポリマー材料で形成されたポリマー粒子を含有する水性分散液によってさらに処理される、ここで、前記ポリマー粒子の少なくとも一部のそれぞれにおいて、前記親水性ポリマー材料は、少なくとも１つの顔料コア粒子を、場合により、さらに包んでもよい。顔料粒子を含む水性分散液は、とりわけ毛髪の着色を提供し、一方、顔料を含まない水性分散液は、毛髪のボリュームおよび同様のヘアスタイリングの利点を提供し、これはヘアケアの当業者によって容易に理解され得る。
【０１３４】
簡単にするためにポリマー粒子と称されるが、本明細書に記載の前記プロセスにおいて、前記ポリマー材料の前記酸部分は、修飾（例えば、中和）され得る、また、そのような修飾に続いて、もとの化学組成に反転してもよく、異なるもの（例えば、イオノマー）を採用してよい。したがって、前記ポリマー粒子は、ビーズ（例えば、中和可能な酸部分を有する疎水性ポリマー材料の）およびミセル（例えば、中和可能な酸部分が中和され、親水性材料につながるポリマー材料の）を包含してもよい。本開示はさらに、コモノマーまたはグラフトモノマーのいずれか、またはそれらの混合物として酸性極性基または官能基を有する、コポリマーを含むオリゴマーまたはポリマーに関する。
【０１３５】
このグループの通常のポリマーとしては、アルケンコポリマー、例えば、エチレン−アクリル酸（ＥＡＡ）コポリマーおよびエチレン−メタクリル酸（ＥＭＡＡ）コポリマーが挙げられ、非限定的な例として、例えば、ダウケミカルカンパニーの商品名Primacor（商標）、DuPontのNucrel（登録商標）、BASFのJoncryl（登録商標）およびLuwax（登録商標）、およびExxonMobil ChemicalのEscor（商標）の商品名で、入手可能である。前記アクリル酸（ＡＡ）またはメタクリル酸（ＭＡ）コモノマー、またはそのようなポリマーの酸部分を有する（bearing）あらゆる他のモノマーは、酸性モノマーまたは酸コモノマーと称され得る。酸性部分を有する他のポリマーまたはコポリマーとしては、エチレンエチルアクリレート（ＥＥＡ）、エチレンメチルメタクリレート（ＥＭＭＡ）、エチレンビニルアクリレート（ＥＶＡ）およびエチレンブチルアクリレート（ＥＢＡ）が挙げられる。しかしながら、そのような酸性部分は、アルケンベース以外のコポリマーで見られる。例えば、前述のアクリル酸（ＡＡ）またはメタクリル酸（ＭＡ）は、アクリルアミド共重合体に現れる（appear）。
【０１３６】
酸部分または官能基を有するそのようなオリゴマーまたはポリマーは、適切な化学環境（例えば、比較的高いｐＨ）の下で、負に帯電または負に帯電可能であるとしばしば考えられる。予備硬化形態において酸性プレポリマーとも称される、そのような材料の正確な化学構造に応じて、前記酸部分が、前記ポリマー主鎖上に、多かれ少なかれ（more or less）露出され得る。よりアクセスしやすい酸部分を有するポリマー材料はより極性が高く、極性表面に対して粘着性がやや高い傾向がある。アクセスしにくい、妨げられている、酸部分を有するポリマー材料は極性が低く、極性表面に対する粘着性がやや低い傾向がある。
【０１３７】
いくつかの実施形態では、中和され得る前記ポリマー材料の前記酸部分は、（ｉ）アクリル酸、および（ｉｉ）メタクリル酸のうちの少なくとも１つである。いくつかの実施形態では、中和された酸部分を有する前記ポリマー材料は、（ｉ）中和された酸部分を有するエチレン−アクリル酸（ＥＡＡ）コポリマー、（ｉｉ）中和された酸部分を有するエチレン−メタクリル酸（ＥＭＡＡ）コポリマー、および（ｉｉｉ）中和された酸部分を有するアクリレート／アクリルアミド（ＡＡＡ）コポリマーの少なくとも１つである。
【０１３８】
このような材料は、ＡＳＴＭ  Ｄ  ４０９４に記載されているような標準的な方法で評価される、前記コポリマー中に前記酸部分を持つモノマーの相対重量含有量（relative weight content）（例えば、ＥＡＡコポリマー中の前記アクリル酸（重量％  ＡＡ）、またはＥＭＡＡ中の前記メタクリル酸（重量％  ＭＡ））によってある程度特徴付けられ得る。代替的または追加的に、これらの材料は、それらの酸価（Acid Number）（酸価（Acid Value）または中和値（Neutralization）とも呼ばれ、これは、化学物質中のカルボン酸基の量を評価し、前記ポリマー材料１グラムを中和するのに必要なミリグラム単位の水酸化カリウム（ＫＯＨ）の質量に対応する）によって特徴付けられ得る。前記酸価は、一般に、そのようなポリマー材料の製造業者によって提供される、または、ＡＳＴＭ  Ｄ  ９７４−０４に記載されているような標準的な方法によって独立して評価できる。通常の手順では、有機溶媒に溶解した既知の量のサンプルを、既知の濃度の水酸化カリウム（ＫＯＨ）溶液および変色指示薬で滴定する。比較的より高い酸価または酸性モノマーの重量％含有量、および／または、よりアクセスしやすい酸部分を有するポリマー材料は、より低い酸価、酸性モノマーの重量％含有量、および／または、アクセスしにくい酸部分を有する同様のポリマー材料よりも、水などの極性媒体中で、より良好な分散性、および、おそらくより高い架橋性を有すると予想される。
【０１３９】
いくつかの実施形態では、前記ポリマー材料は、前記中和された酸部分の中和前に、少なくとも１００ｍｇＫＯＨ／ｇ、少なくとも１１５ｍｇＫＯＨ／ｇ、少なくとも１３０ｍｇＫＯＨ／ｇ、または少なくとも１４５ｍｇＫＯＨ／ｇの酸価を有する。
【０１４０】
いくつかの実施形態では、前記ポリマー材料は、前記中和された酸部分の中和前に、最大で２３０ｍｇＫＯＨ／ｇ、最大で２１５ｍｇＫＯＨ／ｇ、最大で２００ｍｇＫＯＨ／ｇ、または最大で１８５ｍｇＫＯＨ／ｇの酸価を有する。
【０１４１】
いくつかの実施形態では、前記ポリマー材料は、前記中和された酸部分の中和前に、１００〜２３０ｍｇＫＯＨ／ｇ、１１５〜２１５ｍｇＫＯＨ／ｇ、１３０〜２００ｍｇＫＯＨ／ｇ、１３０〜１８５ｍｇＫＯＨ／ｇ、１４５〜１８５ｍｇＫＯＨ／ｇ、または１４５〜１７０ｍｇＫＯＨ／ｇの範囲内の酸価を有する。
【０１４２】
いくつかの実施形態では、前記疎水性ポリマー材料の前記酸部分は、前記疎水性ポリマー材料の８重量％〜３０重量％、１０重量％〜３０重量、１２重量％〜３０重量％、１２重量％〜２８重量％、１２重量％〜２６重量％、１５重量％〜３０重量％、１５重量％〜２８重量％、１５重量％〜２６重量％、１７重量％〜２２重量％、１７重量％〜２３重量％、１８重量％〜３０重量％、１８重量％〜２８重量％、１８重量％〜２６重量％、２０重量％〜３０重量％、２０重量％〜２８重量％、または２０重量％〜２６重量％を構成する。
【０１４３】
いくつかの実施形態では、前記親水性ポリマー材料の前記酸部分は、前記親水性ポリマー材料の８重量％〜３０重量％、１０重量％〜３０重量、１２重量％〜３０重量％、１２重量％〜２８重量％、１２重量％〜２６重量％、１５重量％〜３０重量％、１５重量％〜２８重量％、１５重量％〜２６重量％、１７重量％〜２２重量％、１７重量％〜２３重量％、１８重量％〜３０重量％、１８重量％〜２８重量％、１８重量％〜２６重量％、２０重量％〜３０重量％、２０重量％〜２８重量％、または２０重量％〜２６重量％を構成する。
【０１４４】
前記酸価または酸性モノマーの重量％含有量はまた、前記酸性ポリマーに投入される（loaded）可能性のある顔料の量を示している可能性があると考えられており、より高い酸価は、顔料投入量（loading）の増加の可能性を示唆している。比較的高い顔料投入量は、アミノシリコーン第１コート上に、前記顔料を埋め込む中和された酸部分を有する前記ポリマー材料の前記適用後、次に、比較的より強い着色効果または光学密度を提供し得る。いくつかの実施形態では、中和された酸部分を有する前記ポリマー材料は、添加される分散剤の不存在下で、前記顔料を分散させ得る。分散剤は、添加する場合、前記ポリマーおよび前記顔料と適合性である必要があり、それから生じる得る前記ポリマーフィルムの機械的特性および熱挙動に影響を与えるべきでない。
【０１４５】
本発明者らは、前記ポリマー材料中の酸価または酸性モノマーの重量％含有量が低すぎると、適切な分散および／または顔料粒子の十分な摂取が妨げられる可能性があることを見出した。他方では、前記ポリマー材料中の酸価または酸性モノマーの重量％含有量が高すぎると、前記ポリマー材料が水性担体内に溶解するのに十分な極性になる可能性がある。この場合、前記顔料粒子は（比較的高い酸含有量の結果として、前記ポリマーに対して比較的高い濃度で存在する場合でも）、分散されたポリマービーズに埋め込まれたままではなくなり、その結果、前記繊維上の第１コートをコートして付着する能力が低下する可能性がある。言い換えれば、中和可能な酸基の含有量が高すぎるポリマー材料を選択することは、意図した着色効果に有害である可能性がある。
【０１４６】
さらに、前記ポリマー材料の前記酸価は、そこから生じ得る前記ポリマーフィルムの機械的特性に影響を与える可能性がある。低すぎる酸価を有するポリマーフィルムを使用して調製されたコーティングは、前記アミノシリコーンコートに対して弱い付着（a weak attachment）を示す傾向がある。しかし、本発明者らは、驚くべきことに、高すぎる酸価も前記コーティングの機械的特性に有害であり得ることを見出した。これらの相反する制約にもかかわらず、本発明者らは、前記ポリマー材料が（ｉ）十分に分散可能である、および（ｉｉ）所望の着色効果に十分な（adequate）第２コートの形成を可能にするために十分な顔料を埋め込むことができる、および（ｉｉｉ）意図された着色の前記光学密度を損なうように過度に溶解することがない、中和可能な酸含有量の狭い範囲を見出した。このウィンドウ内でのポリマー材料の選択について、以下にさらに詳述する。
【０１４７】
記載された好ましい実施形態の特徴によれば、前記ポリマー材料の前記酸部分および／または前記中和された酸部分は、ランダムまたは不規則に分布している。
【０１４８】
記載された好ましい実施形態の特徴によれば、ポリマー材料の酸部分および／または中和された酸部分は、規則的に分布している。
【０１４９】
記載された好ましい実施形態の特徴によれば、前記ポリマー材料は、前記ポリマー材料の重量あたり少なくとも１０重量％、少なくとも１２重量％、少なくとも１５重量％、少なくとも１６重量％、少なくとも１７重量％、または少なくとも１８重量％の酸性コモノマーの重量パーセント含有量を有し、前記酸性コモノマーは、場合により、アクリル酸およびメタクリル酸の少なくとも１つである。
【０１５０】
記載された好ましい実施形態の特徴によれば、前記酸性コモノマーの重量パーセント含有量は、前記ポリマー材料の重量あたり最大で３０重量％、最大で２８重量％、最大で２６重量％、または最大で２４重量％であり、前記酸性コモノマーは、場合により、アクリル酸およびメタクリル酸の少なくとも１つである。
【０１５１】
記載された好ましい実施形態の特徴によれば、前記ポリマー材料は、前記ポリマー材料の重量あたり１０重量％〜３０重量％、１５重量％〜３０重量％、１６重量％〜２８重量％、１７重量％〜２６重量％、１７重量％〜２４重量％、１８重量％〜２４重量％、または１８重量％〜２２重量％の範囲内の酸性コモノマーの含有量を有し、前記酸性コモノマーは、場合により、アクリル酸およびメタクリル酸の少なくとも1つである。
【０１５２】
いくつかの実施形態では、前記方法は、最初に、前記ポリマー材料の前記酸部分を中和することを含む。そのような極性ポリマーまたはコポリマーの前記酸部分（例えば、ＣＯＯＨ）は、中和剤で部分的または完全に中和され、対応する塩またはアニオン部分を形成する。いくつかの実施形態では、前記酸部分の少なくとも７５％、少なくとも８０％、少なくとも８５％、または少なくとも９０％の部分的な中和が望ましい。コポリマーは、その酸部分の７５〜１００％が中和されている場合、中和されたと言われる。
【０１５３】
中和された親水性酸性ポリマーは、水性分散液中に分散可能であり、ポリマー材料の前記分散された粒子は、サブミクロンまたはナノメートルサイズの範囲であることが好ましい（例えば、ミセルを形成する）。前記塩基性媒体は、前記水性分散液中の前記ポリマー材料の少なくとも５重量％の少なくとも部分的に中和されたポリマー材料の溶解度を高める。いくつかの実施形態では、前記中和可能なポリマー材料の溶解度は、前記中和剤を含有する前記水性分散液の重量に対して１重量％以上または２重量％以上である。いくつかの実施形態では、前記中和可能な酸性ポリマー材料は、水に実質的に不溶性である（すなわち、中和剤の不存在下で）。
【０１５４】
当業者は、適切な中和剤の選択が前記ポリマー材料、その酸価または含有量、処方された（formulated）特定の組成物、およびその意図された特性に依存するということを理解するであろう。前記中和剤の強度および／または量、およびそのような任意の選択は、当業者の知識の範囲内である。例えば、ＥＡＡ、ＥＭＡＡまたはＡＡＡコポリマーの場合、前記中和剤は、例えば、水酸化アンモニウム、水酸化ナトリウム、水酸化リチウムまたは水酸化カリウムなどの塩基である。別の代替において、前記中和剤は、例えば、モノエタノールアミン、トリエタノールアミン、ジメチルエタノールアミン、ジエチルエタノールアミン、モルホリンまたは２−アミノ−２−メチル−１−プロパノール（ＡＭＰ）などのアミンであってもよい。有利には、前記中和剤は揮発性であり、乾燥すると、残留中和剤を実質的に含まないポリマーフィルム（例えば、ＥＡＡ、ＥＭＡＡまたはＡＡＡコポリマーフィルム）でコートされた基材上に中和分散液が残る。洗浄耐性が望まれる場合、前記ポリマー材料の前記酸部分が前記塩基の金属イオンと再結合して生じるイオノマーの耐水性が低下する可能性があるため、アルカリ金属塩基は中和剤として避けることが好ましい。あるいは、一時的な着色が好ましい場合、水酸化ナトリウム、水酸化リチウムまたは水酸化カリウムなどの不揮発性塩基が使用され得る。
【０１５５】
一般に、過剰な中和剤は、より迅速な蒸発を可能にして、フィルム形成の加速および粘着性の減少をもたらすために、避けることが好ましい。そのような蒸発は、周囲温度下で自発的に起こる受動的（passive）蒸発、または、例えば、高温の周囲温度でブロー乾燥することにより行われ得る能動的蒸発（active evaporation）のいずれかであり得る。さらに、過剰な前記中和剤（例えば、塩基）は、それとの水素結合により、前記第１コートの前記アミノシリコーンの前記シラノール基をブロックし、そのようなヒドロキシル基のアクセシビリティ（accessibility）を他のアミノシリコーンのアミン部分に制限し、その結果、前記アミノシリコーンコートの縮合硬化が遅れる。言い換えれば、前記第２コート中の過剰な塩基は、前記第１コートの前記硬化を阻害し得る。前記酸性基を中和するのに必要な前記塩基の量の計算は、標準的な方法で、過度な実験なしで行うことができる。
そのような方法の１つは、式：Ｂ＝（Ｗ・Ａ・Ｎ・Ｅ）／１０００を使用する、ここで、Ｂはグラム単位の前記塩基の重量であり、Ｗはグラム単位の前記ポリマー材料の重量であり、Ａはポリマー材料のｍＥｑ／グラム単位の前記ポリマー材料の酸性度であり；Ｎは、０〜１の小数項での所望の中和のパーセントであり、１は１００％の中和を表す、およびＥは使用されている前記中和剤の当量である。さらに、前記中和された分散液中の塩基の量は、例えば、導電率によってモニターされ得る。
【０１５６】
前述のように、この段階では、前記中和剤の添加後、前記分散液の前記ｐＨは一般に塩基性である（例えば、ｐＨ９．５と１０．５との間）。そのような塩基性ｐＨでは、前記中和されたポリマー材料はある程度の水溶性を獲得し、その後のフィルム形成は少し親水性のポリマー粒子で起こると考えられている。
【０１５７】
いくつかの実施形態では、前記水性分散液のｐＨは塩基性であり、場合により、７．０〜１１．５、７．０〜１１．０、７．５〜１１．５、７．５〜１０．５、または８．０〜１１．５の範囲内である。
【０１５８】
本明細書および以下の特許請求の範囲で使用されるように、中和されたポリマー材料などのポリマー材料に関する「親水性ポリマー」という用語は、以下の溶解特性の少なくとも１つを有するポリマーを指す：（ｉ）少なくとも１重量％（より通常には、少なくとも１．５重量％、少なくとも２重量％、少なくとも３重量％、少なくとも５重量％、少なくとも１０重量％、少なくとも１５重量％、少なくとも２０重量％または少なくとも３０重量％）の２５℃での純脱イオン水への溶解度；および（ｉｉ）少なくとも１重量％（より通常には、少なくとも１．５重量％、少なくとも２重量％、少なくとも３重量％、少なくとも５重量％、少なくとも１０重量％、少なくとも１５重量％、少なくとも２０重量％または少なくとも３０重量％）の２５℃でのｐＨ１０に調整された純脱イオン水への溶解度。
【０１５９】
通常、前記親水性の中和されたポリマー材料の前記共役酸は、疎水性ポリマー材料である。
【０１６０】
本明細書および以下の特許請求の範囲で使用されるように、ポリマー材料に関する「溶解度」という用語は、前記脱イオン水媒体の透明度を維持しながら、上記（ｉ）または（ｉｉ）の前記脱イオン水媒体に導入され得るポリマー材料の量を指す。
【０１６１】
本明細書および以下の特許請求の範囲で使用されるように、溶液に関する「透明性（clarity）」という用語は、以下の特性の少なくとも１つ、および、通常、以下の特性の両方を有する溶液を含むことを意味する：（ｉ）前記溶液は肉眼で透明に見える；（ｉｉ）その中に配置された全てのミセルの平均直径または粒子サイズ（ＤＬＳで測定される）は最大で１００ｎｍである。より通常には、そのようなミセルは、最大で８０ｎｍ、最大で７０ｎｍ、または最大で５０ｎｍの平均直径または粒子サイズを有するであろう。
【０１６２】
前記水性分散液からの前記揮発性塩基の除去により、前記親水性ポリマー材料中の前記中和された酸部分が、再酸性化してその共役酸になる。したがって、疎水性ポリマー材料は、そのような除去の後に得られ得る。前記毛髪繊維上のオリジナル酸ポリマーにおける前記中和された酸部分の最初の非中和状態へ戻る変換（例えば、前記中和剤の除去後）から生じるフィルムは、有利には水不溶性であり得る（例えば、汗、雨、水泳環境、洗浄などに耐えるため）。加えて、前記フィルムは、好ましくは、非粘着性、光沢を提供すること、および永続性を達成するのに十分な耐摩耗性を有することの少なくとも１つを満たす。
【０１６３】
有利には、前記分散液の前記塩基性ｐＨは、アミノシリコーンフィルムで予めコートされた毛髪繊維上に適用されると、（例えば、前記アミノ基のプロトン化によって）前記アミノシリコーンフィルムの前記正電荷を元の状態に修復し（restore）得る。並行して、前記塩基性ｐＨにより、（例えば、前記カルボキシル基のプロトン化によって）前記ポリマー材料の高い負電荷が可能になる。したがって、前記水性分散液の前記塩基性ｐＨは、前記ポリマー粒子による前記アミノシリコーンフィルムの前記コーティングプロセスの開始時に、有意な（significant）電荷勾配に有利であり、強力な初期静電駆動を提供する。
【０１６４】
界面活性剤または安定剤（post-stabilizing agents）の不存在下でも、前記中和されたカルボキシル基によって与えられる前記静電反発力のため、そのようなポリマー材料（例えば、ＥＡＡ、ＥＭＡＡ、ＡＡＡコポリマーなど）の中和された水性分散液は、非常に安定であると考えられる。中和された酸部分を有する前記ポリマー材料は、適切な基を介して他の分子と架橋し得る。特に、そのようなポリマー材料の前記酸部分は、前述の縮合硬化性アミノシリコーン反応物のアミン部分と相互作用し得る。
【０１６５】
本明細書で「酸性ポリマー材料」とも呼ばれるそのような材料の硬化またはフィルム形成は、必要に応じて、適切な架橋剤および／または適切な硬化促進剤（例えば、硬化触媒または硬化促進剤）の添加により促進され得る。上述のように、そのようなポリマー材料が、前記コートされた基材上に乾燥形態の前記分散液の前記水性媒体中に、もはや存在しない場合、フィルム形成は自発的に起こり得る。
【０１６６】
中和剤の種類（揮発性であろうとなかろうと）は、得られるフィルムの耐水性および機械的特性に影響を与え得る。例えば、乾燥すると、水および揮発性中和剤、アンモニアまたはアミンなどの両方が蒸発し、そのように中和された酸ポリマーから生じる前記フィルムは、固定アルカリ（fixed alkali）中和ポリマーフィルムと比較して、感水性、光学的欠陥、および接着不足を起こしにくい。一方、固定アルカリ（例えば、ＫＯＨ、ＮａＯＨなど）で中和された分散液は、より高い溶媒耐性および耐薬品性、およびより高い融点を有するフィルム形成をもたらす。
【０１６７】
いくつかの実施形態では、前記方法は、前記少なくとも部分的に硬化したアミノシリコーンフィルム上に水性分散液を適用して、少なくとも部分的に硬化したアミノシリコーンフィルムをコートする上層の着色ポリマーフィルムを生成することをさらに含み、ここで、前記水性分散液は：（ｉ）中和された酸部分を有するポリマー材料；（ｉｉ）前記ポリマー材料によって少なくとも部分的に包まれ、前記水性分散液内に分散された複数の顔料粒子、を含む。
【０１６８】
いくつかの実施形態では、前記中和されたポリマー材料は、水に自己分散性である、すなわち、追加の専用分散剤が存在しない。本発明者らは、このようなポリマーが顔料分散剤として有利に機能し、それによって専用分散剤の必要性を除去または少なくとも軽減し得ることを見出した（例えば、必要に応じて、顔料が、場合により、前記アミノシリコーンフィルム中に分散される場合）。したがって、この上層のポリマーフィルム内にはるかに多くの顔料が投入される（loaded）可能性があり、それにより、所定のフィルム厚さに対する光学密度（着色）が改善される。そのような専用分散剤は、前記上層のポリマーフィルムの粘着性、および／または、前記下層のアミノシリコーンコートに対する前記上層のポリマーフィルムの接着性、および／または耐水性を損なう可能性もある。そのような専用分散剤は、（通常、不利なことに）前記フィルムの軟化点温度および／またはガラス転移温度を低下させる可能性もある。しかし、いくつかの実施形態では、例えば、前記ポリマー材料がそれに含有される顔料を分散させるのに十分でない場合、前記水性分散中和ポリマー材料に分散剤を加える必要がある。
【０１６９】
いくつかの実施形態では、前記水性分散液は以下によって生成される：
（ａ）それぞれ独立して中和可能な酸部分を有する少なくとも１種の疎水性ポリマー材料を、水を含有する水性担体に混合して、前記疎水性ポリマー材料のペレットを含む中和可能な混合物を形成すること;
（ｂ）前記中和可能な混合物に中和剤を添加すること、前記添加は、少なくとも１つの前記疎水性ポリマー材料の最高の軟化温度および／または融解温度の少なくとも１つを超える温度下、撹拌下で行われ、親水性高分子材料の一部を含む中和混合物を形成するために、前記中和剤は前記ポリマー材料の前記中和可能な酸部分の少なくとも７５％を中和するのに十分な量で添加される；
（ｃ）前記中和された混合物に少なくとも１種の顔料を添加すること；および
（ｄ）着色中和混合物を分散させて、前記水性分散液を形成すること、前記水性分散液は、少なくとも１つの親水性ポリマー材料の粒子を含み、前記親水性ポリマー材料の一部が、前記少なくとも１つの顔料を少なくとも部分的に包む。
【０１７０】
そのような顔料不含（pigmentless）水性分散液の適用から生じる前記ポリマーコーティングがカラーレスのヘアスタイリングを意図している場合、同じ手順が顔料の不存在下で実施され得る。
【０１７１】
記載された好ましい実施形態の特徴によれば、前記中和された酸部分を有する前記ポリマー材料は、中和されたエチレン−アクリル酸（ＥＡＡ）コポリマーを含む、主に含む、本質的にそれからなる、またはそれからなる。
【０１７２】
記載された好ましい実施形態の特徴によれば、前記中和された酸部分を有する前記ポリマー材料は、中和されたエチレン−メタクリル酸（ＥＭＡＡ）コポリマーを含む、主に含む、本質的にそれからなる、またはそれからなる。
【０１７３】
記載された好ましい実施形態の特徴によれば、前記中和された酸部分を有する前記ポリマー材料は、中和されたアクリルアミド／アクリレート（ＡＡＡ）コポリマーを含む、主に含む、本質的にそれからなる、またはそれからなる。
【０１７４】
酸部分を有する前記ポリマー材料の中和を含む、前記水性分散液は、本明細書の以下および本開示の実施例セクションでより詳細に例示される多くの方法で調製することができる。いくつかの実施形態では、前記少なくとも１種の顔料は、前記材料の中和の前に、酸部分を有する前記ポリマー材料に埋め込まれる（または、場合により顔料分散剤の存在下で、それと混合される）。いくつかの実施形態では、前記少なくとも１つの顔料、特に金属顔料の場合は、中和された酸性ポリマー材料の前記水性分散液中に分散され、前記ポリマー材料は、場合により、前記顔料を部分的にコーティングまたは包む。いくつかの実施形態では、前記水性分散液の前記少なくとも１つの顔料は、２つの形態、（ａ）中和前に埋め込まれた；および（ｂ）中和後、前記ポリマー材料により部分的にコートされたまたは包まれた、その中に分散され得る。例えば、非限定的な例として、水性分散液は、その中和前に第１ポリマー材料に埋め込まれた第１の色の第１顔料、および、その中和後に第２ポリマー材料で分散された第２の色の第２顔料を含み、前記第１および第２顔料、前記第１のおよび第２の色、または前記第１および第２ポリマー材料は、同じまたは異なる。２つ以上の顔料および／または２つ以上のポリマー材料を含むそのような水性分散液は、１つの工程（例えば、前記ポリマー材料またはそのブレンドに２つ以上の顔料を配合すること）、またはより多くの工程（例えば、それぞれ異なる顔料で調製された水性分散液を混合すること：ポリマー材料の組み合わせ）で調製され得る。
【０１７５】
前記ポリマー材料は、好ましくは熱可塑性であり、例えば、ホットメルト配合などの配合プロセスで顔料粒子の前記部分的に包むことを可能にする。
【０１７６】
いくつかの実施形態では、前記水性分散液は、洗浄され、少なくとも部分的に硬化されたアミノシリコーンフィルムを濡らすように選択または適合された少なくとも１つの界面活性剤をさらに含有する。
そのような場合、前記水性分散液の前記少なくとも１つの界面活性剤は、好ましくは超湿潤剤を含む、主に含む、本質的にそれからなる。
【０１７７】
いくつかの実施形態では、前記水性分散液中の前記界面活性剤または超湿潤剤は、選択され、十分な量で添加され、それにより、前記水性分散液が２５℃で最大で３０、最大で２８、最大で２６、または最大で２４の表面張力、および、場合により、少なくとも１２、少なくとも１４、または少なくとも１６ミリニュートン／メートル（ｍＮ／ｍ）の表面張力を示す。いくつかの実施形態では、前記水性分散液の前記表面張力は、１２〜３０、１５〜３０、１８〜２８、１８〜２６、１８〜２４、１９〜２４、または２０〜２４ｍＮ／ｍの範囲内である。
【０１７８】
いくつかの実施形態では、前記水性分散液中の前記界面活性剤または超湿潤剤は、非イオン性界面活性剤からなる、本質的にそれからなる、またはそれを含む。いくつかの実施形態では、前記水性分散液中の前記界面活性剤または超湿潤剤は、フルオロ界面活性剤からなる、本質的にそれからなる、またはそれを含む。いくつかの実施形態では、前記水性分散液中の前記界面活性剤または超湿潤剤は、シリコーン系界面活性剤からなる、本質的にそれからなる、またはそれを含む。いくつかの実施形態では、前記水性分散液中の前記界面活性剤または超湿潤剤は、アニオン性界面活性剤からなる、本質的にそれからなる、またはそれを含む。いくつかの実施形態では、前記水性分散液中の前記界面活性剤または超湿潤剤は、双性イオン性界面活性剤からなる、本質的にそれからなる、それを主に含む、またはそれを含む。いくつかの実施形態では、前記水性分散液中の前記界面活性剤または超湿潤剤は、カチオン性界面活性剤からなる、本質的にそれからなる、それを主に含む、またはそれを含む。
【０１７９】
理論に拘束されるものではないが、界面活性剤または超湿潤剤の必要性は、前記アミノシリコーンコーティングの表面エネルギーに依存すると考えられている。前記アミノシリコーンコート繊維の前記表面のアミン部分の量が増えると、前記コートされた毛髪表面がより親水性になるため、顔料で包まれた（pigment-enveloped）ポリマーを含有する前記塩基性水性分散液との密接な接触が増加する。したがって、前記密接な接触が前記層間の適切な結合（bonding）に十分であれば、前記界面活性剤は必要ないかもしれない。特定の表面処理を有する金属顔料は、前記アミノシリコーンコーティングが十分な量のアミン部分を有する場合でも、界面活性剤の存在を必要とする場合がある。
【０１８０】
いくつかの実施形態では、前記水性分散液は少なくとも１つの増粘剤をさらに含む。
【０１８１】
通常、前記水性分散液の調製に使用される水は蒸留水である。水道水は、前記水性担体の蒸発中に前記ポリマー材料の前記酸部分とイオノマーを形成する可能性のある可変および／または比較的多量の電解質を含有する場合があり、得られるポリマーコーティングの洗浄耐性に影響を与える可能性がある。したがって、洗浄耐性のコートが望まれる場合、水性分散液の調製には水道水の使用を避けることが好ましい。
【０１８２】
いくつかの実施形態では、前記水性分散液は、前記中和された酸部分を有する前記ポリマー材料を硬化するように適合または選択された架橋剤をさらに含有する。
【０１８３】
いくつかの実施形態では、前記中和された酸部分を有する前記ポリマー材料を硬化するように適合された前記架橋剤は、（ｉ）前記ポリマー材料の架橋可能な官能基間を架橋するように適合または選択された架橋剤；（ｉｉ）架橋促進剤；および（ｉｉｉ）架橋触媒からなる群の少なくとも１つから選択される。
【０１８４】
いくつかの実施形態では、前記中和された酸部分を有する前記ポリマー材料を硬化するように適合された前記架橋剤は、メラミンホルムアルデヒド樹脂、尿素ホルムアルデヒド樹脂、フェノールホルムアルデヒド樹脂、エポキシ樹脂、ポリエチレンイミン、アルカリ金属水酸化物、カルボジライト（商標）、亜鉛錯体、およびジルコニウム錯体からなる群の少なくとも１つから選択される。
【０１８５】
上記の実施形態の一部またはすべてにおいて、前記水性分散液内の酸化剤の総濃度は、前記水性分散液の最大で５重量％、最大で２重量％、最大で１重量％、または最大で０．２重量％である、または、ここで前記水性分散液は酸化剤を含まない。
【０１８６】
少なくとも部分的に縮合硬化したアミノシリコーン反応物または中和された酸部分を有するポリマー材料も手触りが非粘着性であり得るが、粘着性の欠如、または乾燥非粘着感（dry non-sticky touch）は、より一般的には完全に硬化したポリマーに関連する。生体にコーティングまたは着色が行われる場合のユーザーのコンプライアンスを高めるため、本方法で使用される組成物は、有利には、前記毛髪繊維への適用後、手触りが急速に非粘着性であり得る。粘着性の問題は、当技術分野で異なる対処、例えば、樹脂（例えば、シリコーン樹脂または重縮合物）としても知られる架橋ポリマーをヘアケア製品に使用することによる対処がされてきた。このアプローチは、一旦毛髪上で乾くと、不快な感触を低減または防止し得るが、そのようなポリマー間の反応性も禁止する。したがって、架橋ポリマーの堆積によって形成される層は、前記毛髪表面への持続的な付着を可能にするのに十分な密着性を有することができず、その結果、ポリマー材料の第２コートの保持もできない。
【０１８７】
一部のアミノシリコーン架橋ポリマーは、製造業者によって部分的にのみ硬化されているとの決定の下で購入できるが、そのような市販のポリマーがさらに硬化し、適切な第１コートを形成する能力は、本教示による通常の着色条件下で非常に仮説的なままである。このような縮合反応は、もしあれば、周囲温度では（そのような架橋剤量のほぼ１年という非常に長い貯蔵寿命により示唆されるように）非常に遅いであろう。言い換えれば、前記第１コートに架橋アミノシリコーンを使用すると、縮合硬化が十分に速いペースで進行するために高い温度が必要になる（例えば、1週間未満で着色を維持するのに十分な硬化を達成する）。しかしながら、このような高い温度は、生体に対しては実用的ではないため、実際には、市販の架橋ポリマーは、それらが本発明の方法において使用されるのであれば、完全に架橋されていると考えられ得る。
【０１８８】
対照的に、本発明によれば、反応性材料（またはそれらの反応性を実質的に有する成分）を使用することにより、前記アミノシリコーンフィルムの架橋密度は、適切なプレポリマーおよび架橋剤、並びにそれらのそれぞれの量を選択することによって管理することができ、本発明者らは、前記組成物の初期粘度、機械的特性および前記硬化フィルムの厚さ、前記硬化フィルムの密着性、および前記ポリマー層のその後の付着を促進し得る任意の他の特性を制御することができる。
【０１８９】
シリコーンプレポリマーは、ヘア製品の分野で、例えば、輝き、柔らかさ、滑らかさ、ふけ防止、髪の修復、または櫛通りのために、広く使用されており、それらを含むシャンプーまたはヘアコンディショナーで処理された毛髪にこれらがもたらされるかもしれないが、このようなポリマーは、前記毛髪に対する、弱く、非常に可逆的な付着により慣用的に選ばれていることに留意すべきである。適用後の最初のシャンプー時に洗い流されることが意図されたこのようなシリコーン（例えば、ポリジメチルシロキサン（ＰＤＭＳ）−非官能性ジメチコーン）は、自然な汗に対する抵抗力さえないものもあり、本発明の前記第１コートのために考えられる前記アミノシリコーンプレポリマーとは本質的に異なる。従来使用されているシリコーンは、通常、非反応性である、またはヘアケア製品中のそれらの配合物よりも先に架橋ポリマーを形成するために予備反応されたものであり、これ故に、前記毛髪繊維上に密着性（cohesive）フィルムを形成する能力を欠いており、せいぜい一時的な物理的付着を達成するくらいである。
【０１９０】
本明細書で使用される「コーティング組成物」という用語は、文脈からそうでないことが明確でない限り、本明細書に記載のアミノシリコーン配合物（例えば、少なくとも１つの縮合硬化性アミノシリコーン反応物を含む水中油型エマルション）および酸性ポリマー材料の水性分散液を指し、そのような組成物が着色剤（例えば、染料、顔料、金属粒子など）をさらに含む場合を含む。本明細書にさらに記載される色付与材料のいずれかを含むコーティング組成物は、「着色組成物」とも称され得る。
【０１９１】
いくつかの実施形態では、本発明の前記コーティング組成物は、それらのすすぎ、洗浄、乾燥、コーミング、および本明細書の以下でさらに詳述される本コーティング方法の任意の同様の工程の少なくとも１つ後の数秒以内（例えば、１０秒以下、５秒以下、さらには１秒以下）に非粘着性である。
【０１９２】
繊維および／またはその上に適用された組成物の乾燥は自然に（例えば、周囲環境で）起こり得るが、そのような乾燥は、適切な乾燥器具の使用により促進される能動的工程でもあり得る。乾燥装置は、送風機、通常、加熱された毛髪送風機であり得、動作温度は、前記毛髪が生体に付着しているかどうかに依存する。
【０１９３】
前記乾燥が能動的乾燥である場合、前記水性分散液の適用および前記洗浄および／または前記能動的乾燥の合計時間は２〜９０分、２〜７５分、２〜６０分、２〜４５分、２〜３０分、２〜２０分、２〜１０分、または２〜５分の範囲内であり、場合により、最大で７分、最大で４分、最大で３分、または最大で１．５分である。さらに、この合計期間の直後に続く２４〜４８時間、２４〜３６時間、または２４〜３０時間以内に、前記複数の繊維は、室温または周囲温度の７℃、５℃、３℃、または１℃以内に維持され、前記上層の着色ポリマーコーティングは、耐洗浄性、永続性、または永続的な着色を達成する。
【０１９４】
材料の分子量または重量平均ＭＷは、一般に製造業者によって提供されるが、例えば、ゲル浸透クロマトグラフィー、高圧液体クロマトグラフィー（ＨＰＬＣ）、マトリックス支援レーザー脱離／イオン化飛行時間型質量分析計ＭＡＬＤＩ−ＴＯＦ  ＭＳなどの既知の分析方法で個別に決定され得る。
【０１９５】
記載された好ましい実施形態の特徴によれば、前記繊維または前記コア繊維は、天然または合成ケラチン繊維であり、前記ケラチン繊維は、場合により、ヒトの毛髪または動物の毛皮である。
【０１９６】
前記縮合硬化性アミノシリコーンプレポリマーを含む本発明による前記水中油型エマルション配合物は、乾いた毛髪または濡れた毛髪に無関係に適用され得る。いくつかの実施形態では、前記毛髪は、予め染色された毛髪、あるいは、予め脱脂されていない毛髪、予め洗髪されていない毛髪、および予めブリーチされていない毛髪の少なくとも１つである。
【０１９７】
前記毛髪繊維は、汚れていないことが好ましい。適用は、ヘアカラーリング分野で知られている任意の適当なブラシ、くし、またはアプリケータを用いて、そして、所望であれば、指によってもなされ得る。一般に、接触塗布が好ましいが、前記コーティング組成物はスプレーなどの非接触法によって塗布してもよい。
【０１９８】
記載された好ましい実施形態の特徴によれば、前記繊維または前記コア繊維は、ブリーチされていない哺乳類の毛髪である。
【０１９９】
記載された好ましい実施形態の特徴によれば、前記コートされた繊維の外面は負または最終的に（net）負電荷を有する。
【０２００】
本発明の一態様によれば、複数の個別にコートされた繊維が提供され、コート繊維のそれぞれは、以下を含む：（ａ）コア繊維；（ｂ）前記コア繊維を包み、それに付着する少なくとも部分的に硬化したアミノシリコーンフィルム；および、（ｃ）中和可能な酸部分を有するポリマーフィルムを含むコーティング、前記コーティングは、少なくとも部分的に硬化したアミノシリコーンフィルムを少なくとも部分的に包み、それに接着している。
【０２０１】
記載された好ましい実施形態における特徴によれば、前記水性分散液は少なくとも１種の顔料をさらに含有する。
代替的および追加的に、いくつかの実施形態では、特に水中油型エマルションであり得る前記縮合硬化性アミノシリコーン反応物を含有する配合物は、少なくとも１種の配合顔料をさらに含有する。
【０２０２】
前記顔料が前記水性分散液で形成された前記上層のポリマー層中に含有される場合、前記水性分散液内の前記ポリマー材料に提供される前記顔料粒子の総濃度は、前記水性分散液のポリマー材料の、少なくとも０．１重量％、少なくとも０．５重量％、少なくとも１重量％、少なくとも３重量％、少なくとも５重量％、少なくとも１０重量％、少なくとも１５重量％、または少なくとも２０重量％であり、および、場合により、最大で３０重量％、最大で２７重量％、または最大で２５重量％であり、さらに場合により、０．１重量％〜３０重量％、０．５重量％〜２７重量％、０．５重量％〜２５重量％、２重量％〜２５重量％、３重量％〜２５重量％、５重量％〜２５重量％、７重量％〜２５重量％、１０重量％〜２５重量％、７重量％〜２２重量％、または１０重量％〜２２重量％の範囲内である。
【０２０３】
前記水性分散液中のポリマー材料の量は、通常、全水性分散液の３０重量％を超えず、そのような重量濃度は、一般に、２０重量％以下、１５重量％以下、または１０重量％以下である。前記水性分散液中のポリマー材料の量は、全水性分散液の少なくとも１重量％、少なくとも２重量％、または少なくとも５重量％である。
【０２０４】
前記顔料が前記アミノシリコーン層中に含有される場合、前記水中油型エマルションの前記油相中に提供される前記顔料粒子の総濃度は、前記油相の少なくとも０．１重量％、少なくとも０．５重量％、少なくとも１重量％、少なくとも３重量％、少なくとも５重量％、少なくとも１０重量％、または少なくとも１２重量％であり、場合により、前記油相の最大で２０重量％、最大で１７重量％、または最大で１５重量％、または最大で１２重量％であり、さらに場合により、前記油相の０．１重量％〜２０重量％、０．５重量％〜１５重量％、０．５重量％〜１５重量％、３重量％〜１５重量％、５重量％〜１５重量％、３重量％〜１２重量％、または３重量％〜１０重量％の範囲内である。
【０２０５】
前記水中油型エマルション中の油相の量は、通常、全エマルションの２０重量％を超えず、そのような重量濃度は一般に、１５重量％以下、１２．５重量％以下、または１０重量％以下である。前記エマルション中の油相の量は、全エマルションの少なくとも０．０１重量％、少なくとも０．１重量％、少なくとも０．５重量％、または少なくとも１重量％である。
【０２０６】
記載された好ましい実施形態の特徴によれば、前記水性分散液の前記少なくとも１つの顔料は、前記中和された酸部分を有する前記（親水性）ポリマー材料に埋め込まれる、または少なくとも部分的に包まれる。いくつかの実施形態では、前記少なくとも１つの縮合硬化性アミノシリコーン反応物を含む前記配合物の前記少なくとも１つの配合顔料は、前記配合物中に分散される。
【０２０７】
いくつかの実施形態では、前記縮合硬化性アミノシリコーン反応物および／または前記ポリマー材料は、顔料（酸性カーボンブラックが一般的な例である）を分散するのに適した部分を有し、そのような分散は追加の分散剤を含まない。
【０２０８】
いくつかの実施形態では、前記水性分散液は、少なくとも１つの顔料分散剤をさらに含有し、各顔料分散剤は、前記水性分散液内に少なくとも１つの顔料を分散するように選択または適合される。前記顔料が前記ポリマー材料に埋め込まれる場合、前記顔料分散剤は、それをその中に分散させるように選択または適合される（例えば、配合プロセス中）。
いくつかの実施形態では、前記アミノシリコーン配合物は、少なくとも１つの顔料分散剤をさらに含有し、各顔料分散剤は、前記配合物内の前記配合顔料の少なくとも１つを分散するように選択または適合される。
【０２０９】
いくつかの実施形態では、前記顔料分散剤は、無機顔料および／または有機顔料を分散するように選択および／または適合されてもよい。
【０２１０】
記載された好ましい実施形態の特徴によれば、前記少なくとも１つの顔料分散剤のそれぞれは、少なくとも１つの顔料または配合顔料に関して少なくとも１つの顔料親和性部分または官能基を有する。
【０２１１】
記載された好ましい実施形態の特徴によれば、前記少なくとも１つの顔料親和性部分または官能基は、カルボン酸、アミン、ヒドロキシル基、およびスルホネートからなる群から選択される。
【０２１２】
記載された好ましい実施形態の特徴によれば、前記配合物はその中に分散された少なくとも１つの配合顔料を含有し、前記水性分散液はその中に分散された少なくとも１つの顔料を含有し、前記顔料の一部は、好ましくは中和された酸部分を有する前記ポリマー材料に埋め込まれている。
【０２１３】
記載された好ましい実施形態における特徴によれば、前記水性分散液の前記少なくとも１つの顔料は、水中油型エマルションの前記配合顔料と同一である、または異なる。
【０２１４】
記載された好ましい実施形態の特徴によれば、前記ポリマーフィルムは、前記ポリマーフィルム中のカルボキシル基を有する（carboxylic）／カルボキシレート（carboxylate）（ＣＯＯ）部分と、前記少なくとも部分的に硬化したアミノシリコーンフィルム上の窒素含有（例えば、アミン）部分との間の結合によって、前記少なくとも部分的に硬化したアミノシリコーンフィルムに連結（linked）または結合(bonded)される。
【０２１５】
いくつかの実施形態によれば、前記リンス液は、（ｉ）水、または（ｉｉ）カチオン性界面活性剤を含有するカチオン性リンス液、または（ｉｉｉ）非カチオン性界面活性剤、脱脂剤、および／または膨潤剤を含まないリンス液であり、前記脱脂剤および膨潤剤はそれぞれ、前記少なくとも部分的に硬化したアミノシリコーンフィルムを脱脂および膨潤できる。いくつかの実施形態では、前記リンス液は少なくとも６、少なくとも７、少なくとも８、または少なくとも９のｐＨを有する。
【０２１６】
いくつかの実施形態によれば、前記カチオン性シャンプーまたは前記カチオン性リンス液は、化粧品的に許容可能な第１級、第２級、第３級、または第４級アンモニウム化合物またはポリマーを含む。
【０２１７】
いくつかの実施形態によれば、前記カチオン性シャンプーまたは前記カチオン性リンス液は、第四級アンモニウム官能基を有するポリクオタニウムポリカチオン性ポリマーを含む。
【０２１８】
記載された好ましい実施形態の特徴によれば、前記方法は、前記水性分散液の前記適用に続いて、前記複数の繊維を水または水性リンス液で洗浄して、前記複数の繊維の表面から前記水性分散液の過剰な材料を除去することをさらに含み、前記リンス液は、場合によりカチオン性である。いくつかの実施形態では、前記繊維の洗浄に続いて、前記第１コート配合物の適用後または前記第２コートの前記水性分散液の適用後のいずれかで、前記繊維は、場合によりヘアドライヤーを使用して、乾燥される。
【０２１９】
前記水中油型エマルジョンを適用する前記工程、および前記少なくとも部分的に硬化する工程、場合によりその後の洗浄および／または乾燥する工程は、アミノシリコーンフィルム、または第１コートの形成に寄与する。いくつかの実施形態では、前記毛髪の前記洗浄は、前記水中油型エマルションの適用が完了後、３０分以内、２０分以内、１５分以内、１０分以内、５分以内、３分以内、２分以内、または１分以内に行われる。
【０２２０】
前記少なくとも部分的に硬化したアミノシリコーンフィルム上に前記水性分散液を適用する工程は、場合により、洗浄工程および／または乾燥工程が続き、ポリマーフィルム、または第２コートの形成に寄与する。いくつかの実施形態では、これらの工程のグループを交互に繰り返して、続いて第３コート、第４コートなどを形成することができる。前述の工程のサブシリーズのこのような交互の繰り返しは、アミノシリコーンフィルムの第１コート；ポリマーフィルムの第２コート；アミノシリコーンフィルムの第３コートをもたらす可能性があり；場合により、ポリマーフィルムの第４コートなどでさらにコートされ得る。適用可能な場合、前記第１コート、第３コート、第５コートなどの前記アミノシリコーンフィルムの形成のための前記配合物は、同じである必要はない。同様に、前記第２コート、第４コート、第６コートなどの前記ポリマーフィルムの形成のための前記水性分散液は、適用可能な場合、同じである必要はない。そのようなフィルムのそれぞれは、１つ以上の顔料をさらに含んでも含まなくてもよく、前記各顔料は、すべてのフィルムについて同じである必要のない色または色合いをもたらし得る。
【０２２１】
前記繊維は、例えば、第１コートの過剰な前記配合物または第２コートの過剰な前記分散液を除去するために、工程間で水または水性リンス液で洗浄され得るため、それらのそれぞれの反応性縮合硬化性フィルム形成性アミノシリコーンプレポリマー反応物および前記中和された酸部分を有するポリマー材料は、好ましくは過剰の除去時に水に不溶であってよいことは、容易に理解されるであろう。
【０２２２】
いくつかの実施形態では、先に適用されたコートの前記顔料は、前記繊維の色を隠し、および／または後で適用されたコートに背地効果（background effect）を提供する。例えば、明るい色の顔料（例えば、白いマイカフレーク）を含む先に適用されたコートは、前記繊維の本来の暗い色を隠すのに役立ち、そのようなコートはその後、意図されたエンドカラーを提供する顔料を含むコートで覆われ得る。元の髪の色をマスキングするそのような方法は、そのような効果を達成するために通常使用される従来のブリーチプロセスを有利に置き換える得ることは容易に理解することができる。
【０２２３】
代替的および追加的に、先のコートの前記顔料、例えば、金属フレークは、銀色の外観を提供し得る。本明細書で使用する場合、先に適用されたコートおよび後から適用されたコートは、すぐ隣接するフィルムを指す必要はない。したがって、先のコートはアミノシリコーンフィルムであり得、後のコートはその隣接したポリマーフィルムであり得るが、それは必須ではなく、後から適用されるコートは、例えば、後続のアミノシリコーンフィルムを（または、考慮されている先に適用されたコート自体がポリマーフィルムである場合、後続のポリマーフィルムを）指し得る。フレーク様形状を有する顔料、特に金属様顔料は、そのようなマスキングまたは特殊効果を達成するのに特に適していると見なされるが、これは必須ではない。
【０２２４】
いくつかの実施形態によれば、前記顔料フレークは、金属、これらの合金、およびこれらの酸化物を含有する、それらでコートされた、本質的にそれらからなる、またはそれらから作られた金属顔料フレークであり、前記フレークは、アルミニウムフレーク、真鍮フレーク、ブロンズフレーク、銅フレーク、金フレーク、マイカコートフレーク、シリカコートフレークおよび銀フレークを含む群から選択される。
【０２２５】
いくつかの実施形態によれば、前記金属様顔料フレークは、２μｍ〜２０μｍの範囲内の平均最長寸法、および５０ｎｍ〜５００ｎｍの範囲内の平均厚さを有する。金属顔料の前記寸法は、非金属顔料のサイズ、一般的にそれらのＤｖ５０値またはＤｖ９０値の少なくとも１つのサブミクロンのサイズを満たす必要はない。
【０２２６】
金属顔料は通常、非金属顔料よりも粒子サイズが大きいため、顔料粒子の同一体積あたりの表面積は小さくなる、したがって、同じ体積のより小さな非金属顔料と比較して、より大きな金属顔料をコートするには、相対的により少量のポリマー材料が必要とされる。金属顔料はまた、一般に、非金属顔料よりも密度（体積あたりの重量）が高い。したがって、重量ベースで非金属顔料は通常、特定の濃度（たとえば、最大の非金属顔料添加量）を超えることはできないが、必要であれば、本発明のコーティング組成物に高濃度で金属顔料が存在する場合がある。
【０２２７】
前記水性分散液中、金属顔料粒子の総濃度は、前記分散液の少なくとも０．１重量％、少なくとも０．５重量％、少なくとも１重量％、少なくとも３重量％、少なくとも５重量％、少なくとも１０重量％、少なくとも１５重量％、または少なくとも２０重量％であり得る。いくつかの実施形態では、前記金属顔料は、前記水性分散液の最大で６０重量％、最大で５０重量％、最大で４０重量％、最大で３０重量％、最大で２７重量％、または最大で２５重量％を構成する。いくつかの実施形態では、前記金属顔料粒子は、前記水性分散液の０．１重量％〜６０重量％、０．５重量％〜６０重量％、１重量％〜６０重量％、１重量％〜５０重量％、２重量％〜５０重量％、５重量％〜５０重量％、５重量％〜４０重量％、１０重量％〜３０重量％、１０重量％〜２５重量％、または１０重量％〜２２重量％の範囲内で存在する。
【０２２８】
あるいは、前記金属顔料が前記水中油型エマルジョンの前記油相中に提供されている場合、前記顔料粒子の総濃度は、前記油相の少なくとも０．１重量％、少なくとも０．５重量％、少なくとも１重量％、少なくとも３重量％、少なくとも５重量％、少なくとも１０重量％、または少なくとも１２重量％、および、場合により、最大で４０重量％、最大で３０重量％、最大で２０重量％、最大で１７重量％、または最大で１５重量％、または最大で１２重量％、さらに場合により、０．１重量％〜４０重量％、０．１重量％〜３０重量％、０．１重量％〜４０重量％、０．１重量％〜２０重量％、０．５重量％〜１５重量％、０．５重量％〜１５重量％、３重量％〜１５重量％、５重量％〜１５重量％、３重量％〜１２重量％、または３重量％〜１０重量％の範囲内である。
【０２２９】
いくつかの実施形態によれば、前記金属様顔料フレークは、前記顔料フレークが存在する前記フィルムに応じて、前記プレポリマー配合物の前記反応性アミノシリコーンまたは前記水性分散液の前記ポリマー材料を共有結合できる少なくとも１つのカップリング剤でさらにコートされている。
【０２３０】
いくつかの実施形態によれば、前記少なくとも１種のカップリング剤は、アクリレートカップリング剤、チオールカップリング剤、無水物カップリング剤、エポキシカップリング剤、およびシラノールカップリング剤からなる群から選択される化粧品的に許容可能なカップリング剤である。
【０２３１】
いくつかの実施形態では、前記アクリレートカップリング剤は、ペンタエリスリトールテトラアクリレート、ペンタエリスリチルトリアクリレート、ジ−トリメチロール−プロパンテトラアクリレート、ＰＥＧ−トリメチロール−プロパントリアクリレート、およびこれらの混合物を含む群から選択される。
【０２３２】
いくつかの実施形態では、前記チオールカップリング剤は、ペンタエリスリチルテトラメルカプトプロピオネート；メルカプトプロピルトリメトキシシラン；トリメチロールプロパントリス−メルカプト−プロピオネートであり得る。いくつかの実施形態では、前記無水物カップリング剤は、ポリ無水マレイン酸である。いくつかの実施形態では、前記エポキシカップリング剤は、４−メチレン−２，６−エポキシデカン；３−メチル−１−フェニル−３−ヘキセン１，５−エポキシドであり得る。いくつかの実施形態では、前記シラノールカップリング剤は、グリシドキシプロピルトリメトキシシランである。
【０２３３】
いくつかの実施形態によれば、前記方法は、場合により着色された、少なくとも部分的に硬化したフィルムを、前記個々の毛髪の外面に形成した後に、またはその後の任意の工程の後に、前記フィルムの完全な硬化を得るために、少なくとも４時間、少なくとも６時間、少なくとも１２時間という期間、少なくとも１５℃、および最大で３８℃、最大で３６℃、最大で３４℃、または最大で３２℃という温度で、少なくとも部分的に硬化したフィルムをさらに硬化することをさらに含む。様々な実施形態では、前記期間は、最大で４８時間、最大で３６時間、最大で２４時間、最大で１２時間、または最大で６時間、または６〜３６時間、６〜２４時間、６〜１８時間、６〜１２時間の範囲内であり得る。
【０２３４】
いくつかの実施形態によれば、前記特定の期間（前記期間の間）にわたるさらなる硬化は、湿度または周囲湿度のみによって、または実質的にこれらのみによってもたらされる、または生じる。代替の実施形態によれば、さらなる硬化は、あらゆる追加された非カチオン性界面活性剤の不存在下における前記繊維の洗浄の少なくとも半日以内、少なくとも１日以内、少なくとも２日以内、少なくとも３日以内、少なくとも５日以内、または少なくとも１週間以内にもたらされる、または生じる。いくつかの実施形態では、前記さらなる硬化の特定の期間中の前記毛髪のシャンプーは、カチオン性シャンプーを用いて、最初の液体でのすすぎの少なくとも半日以内、少なくとも１日以内、少なくとも２日以内、少なくとも３日以内、少なくとも５日以内、または少なくとも１週間以内に行われる。
【０２３５】
本明細書および以下の特許請求の範囲で使用されているように、コートされた、着色された哺乳類の毛髪繊維に関する「永続性」および「耐洗浄性」という用語は、次のようにコートされた繊維（例えば、コートされた毛髪繊維）を指すために同じ意味で使用される：コーティングプロトコルに従って顔料含有コーティングでコートされたそのようなコートされ、かつ、（ｉ）前記コーティングプロトコルに従って前記コーティングを施した後、完全に硬化した後に測定された測定ベースライン光学密度（ＯＤ）値（「ＯＤベースライン」）；および（ｉｉ）前記コーティングプロトコルに従って前記コーティングを施した後、以下の洗浄プロトコルに従って、前記硬化したコート繊維を洗浄した後に得られた測定ＯＤ値（「ＯＤ洗浄後プロトコル」）を有し、ＯＤ洗浄後プロトコルがＯＤベースラインの少なくとも８０％である。前記洗浄プロトコルには、標準硫酸含有シャンプーを前記乾燥した着色毛髪のサンプル上に適用すること、操作者の指の間で十分にマッサージして、完全な被覆および密接な接触を確保すること、および余分なシャンプーを絞り出すことを包含する。この工程をさらに４回繰り返し、合計５回のこのようなシャンプーサイクルの後、約２５℃の水道水で前記毛髪をすすぐ。前の工程をさらに４回繰り返し、前記手順の最後にシャンプーサイクルの総数を２５回にする。前記最後のシャンプーサイクルの後、約２５℃の水道水で前記毛髪サンプルを十分にすすぎ、その後、乾燥とコーミングを行って、洗浄プロトコルを完了する。
【０２３６】
いくつかの実施形態によれば、前記少なくとも部分的に硬化したフィルムは耐洗浄性であり、前記繊維（例えば、毛髪）が、カチオン性シャンプーで少なくとも１０回洗浄された後、少なくとも部分的な硬化後に測定されたオリジナルＯＤ値の少なくとも８０％の光学密度（ＯＤ）値を保持することを意味する。前記洗浄プロトコルおよび前記ＯＤ測定は、本明細書の以下の実施例セクションに記載されている通りであり得、周囲温度（約２３℃）で実施され得る。通常、毛髪の着色は、第２コート中（例えば、中和されたＥＡＡ、ＥＭＡＡ、および／またはＡＡＡを含有する）に顔料が存在することで達成される。この場合、前記第１コートおよび第２コートでコートされた毛髪繊維の洗浄耐性が評価され得る。
【０２３７】
洗浄は、要望に応じて、洗浄液、リンス液、または水の中に、前記繊維を完全に浸漬することによって行われる。洗浄は、場合により、アミノシリコーンコートを形成する水中油型エマルションの適用後に行われ得る。そのような場合、洗浄は、前記水中油型エマルションの適用の３０分以内、２０分以内、１５分以内、１０分以内、５分以内、３分以内、２分以内、または１分以内に行われる。前記繊維は約１分間前記液体で十分にマッサージされ、場合により、水道水以外の洗浄液またはリンス液の場合は、水ですすがれる。代替的におよび追加的に、前記洗浄は、前記ポリマー層を形成する前記水性分散液の適用後に実施され得る。そのような場合、洗浄は、前記水性分散液の前記適用の完了後、最大で２０分以内、最大で１０分以内、最大で５分以内、最大で３分以内、最大で２分以内、最大で１分以内、または最大で３０秒以内に行われる。好ましくは、例えば、前記水性分散液の前記適用完了後、すぐに、１分後、５分後、または３０分後、前記アミノシリコーンコートされた哺乳類の毛髪繊維の外面への前記上層ポリマー層の十分な付着は、前記コートされた繊維が非粘着性であるように達成される。
【０２３８】
本明細書および以下の特許請求の範囲で使用されるように、「参照ＯＤ」などの用語は、前記毛髪が前記水性分散液の適用により同一の処理を受け、その後、洗浄工程に代えて、乾燥およびコーミングを受ける参照またはベースライン条件下で得られる光学密度を指す。
【０２３９】
人間の被験者は、最大約４５℃、４０℃、３５℃、３０℃、または２５℃の温度で、場合により、少なくとも５℃、１０℃、１２℃、１５℃、１７℃または２０℃の温度で、さらに場合により、室温または周囲温度の７℃以内、５℃以内または３℃以内で、個人の毛髪のこのような洗浄を行ってよい。任意の水でのすすぎの後、前記洗浄液またはすすぎ液が水道水以外の場合、前記毛繊維は乾かされる（例えば、周囲の空気で受動的に、または周囲の温度で空気を吹き付けることで能動的に）。特に明記しない限り、部分的に硬化または完全に硬化した着色毛髪サンプルの耐洗浄性のインビトロ試験は、液体を用いて周囲温度（約２３℃）、実験室環境下で行われた。
【０２４０】
いくつかの実施形態では、完全に硬化したアミノシリコーンの第１フィルムは、少なくとも２０ｎｍ、少なくとも５０ｎｍ、または少なくとも１００ｎｍ、および場合により、最大で３０００ｎｍ、最大で２０００ｎｍ、最大で１２００ｎｍ、最大で８００ｎｍ、最大で５００ｎｍ、最大で４００ｎｍ、最大で３００ｎｍ、最大で２００ｎｍ、最大で１５０ｎｍ、または最大で１２０ｎｍ、さらに場合により、２０ｎｍ〜３０００ｎｍ、２０ｎｍ〜１０００ｎｍ、２０ｎｍ〜５００ｎｍ、２０ｎｍ〜３００ｎｍ、２０ｎｍ〜２００ｎｍ、２０ｎｍ〜１５０ｎｍ、５０ｎｍ〜１５０ｎｍ、５０ｎｍ〜５００ｎｍ、５０ｎｍ〜３５０ｎｍ、５０ｎｍ〜２５０ｎｍ、または５０ｎｍ〜２００ｎｍの範囲内のフィルム厚さ、平均厚さ、または複合繊維平均厚さ（multiple-fiber average thickness）を有する。
【０２４１】
いくつかの実施形態では、完全に硬化したアミノシリコーンの第１フィルムおよび中和された酸部分を有するポリマー材料によって形成された第２フィルムは、それぞれ、少なくとも１００ｎｍ、少なくとも１５０ｎｍ、少なくとも２００ｎｍ、少なくとも２５０ｎｍ、少なくとも３００ｎｍ、少なくとも５００ｎｍ、少なくとも８００ｎｍ、または少なくとも１０００ｎｍ、少なくとも１２００ｎｍ、または少なくとも２０００ｎｍのフィルム厚さ、平均厚さ、または複合繊維平均厚さを有し得、前記厚さは５０００ｎｍを超えず、４０００ｎｍ以下、３５００ｎｍ以下、３０００ｎｍ以下、２５００ｎｍ以下、２０００ｎｍ以下、１７００ｎｍ以下、または１４００ｎｍ以下であり得る。いくつかの実施形態では、前記完全に硬化したフィルムは、１００ｎｍ〜５０００ｎｍ、１００ｎｍ〜４０００ｎｍ、２００ｎｍ〜３５００ｎｍ、２００ｎｍ〜２５００ｎｍ、２００ｎｍ〜１０００ｎｍ、２００ｎｍ〜７００ｎｍ、２００ｎｍ〜５００ｎｍ、２００ｎｍ〜４５０ｎｍ、または２００ｎｍ〜４００ｎｍ、３００ｎｍから３０００ｎｍ、３００ｎｍから２０００ｎｍ、５００ｎｍ〜２０００ｎｍ、または５００ｎｍ〜１０００ｎｍの間の範囲内の厚さを有する。説明のために、毛髪繊維が５０μｍの直径を有し、繊維表面上に１５０ｎｍの厚さを有する第１コートと、第１コート表面上に２５０ｎｍの厚さを有する第２コートとでコートされていると仮定すると、合計で４００ｎｍの総コートに達し、前記コートされた毛髪の前記直径は５０．８μｍになる。このようなコートの厚さは、ＳＥＭ−ＦＩＢ顕微鏡などの標準的な方法で測定できる。
【０２４２】
いくつかの実施形態では、前記着色ポリマーコーティングによって覆われたアミノシリコーンの完全に硬化した第１フィルムは、少なくとも１００ｎｍ、少なくとも１５０ｎｍ、少なくとも２００ｎｍ、少なくとも３００ｎｍ、少なくとも５００ｎｍ、少なくとも８００ｎｍ、少なくとも１２００ｎｍ、または少なくとも２０００ｎｍ、場合により、最大で５０００ｎｍ、最大で３５００ｎｍ、最大で２５００ｎｍ、最大で２０００ｎｍ、最大で１７００ｎｍ、または最大で１４００ｎｍ、さらに場合により、１００ｎｍ〜５０００ｎｍ、２００ｎｍ〜３５００ｎｍ、２００ｎｍ〜２５００ｎｍ、２００ｎｍ〜１０００ｎｍ、２００ｎｍ〜７００ｎｍ、２００ｎｍ〜５００ｎｍ、２００ｎｍ〜４５０ｎｍ、または２００ｎｍ〜４００ｎｍの前記アミノシリコーン層および前記上層の着色ポリマーコーティングの第１総厚さ、第１総平均厚さ、または第１総複合繊維平均厚さ、あるいは、前記アミノシリコーン層および前記上層の着色ポリマーコーティングの第２総厚さ、第２総平均厚さ、または第２総複合繊維平均厚さを有し得る。
【０２４３】
いくつかの実施形態では、前記第１または第２総厚さ、第１または第２総平均厚さ、および第１または第２総複合繊維平均厚さの少なくとも１つと、前記アミノシリコーン層厚さ、平均厚さ、または複合繊維平均厚さとの比率は、１．２：１〜１００：１、１：４〜１００：１、１：７〜１００：１、２：１〜１００：１、３：１〜１００：１、４：１〜１００：１、５：１〜１００：１、７：１〜１００：１、１０：１〜１００：１、２：１〜３０：１、２：１〜２０：１、３：１〜３０：１、３：１〜２０：１、５：１〜３０：１、５：１〜２０：１、７：１〜３０：１、７：１〜２０：１，１０：１〜５０：１、１０：１〜３０：１、または１０：１〜２０：１の範囲内である。
【０２４４】
本明細書および以下の特許請求の範囲で使用されるように、通常、１つ以上のコーティングまたは層に関する「平均厚さ」という用語は、前記繊維の長さに沿った１つ以上のコーティングまたは層の測定厚さの算術平均を指すことを意味する。当技術分野で知られているように、個々の厚さ測定は、集束イオンビーム（ＦＩＢ）技術を使用して行われる。前記コートされた繊維の全長に沿って１０個の等間隔の点が個々の厚さ測定用に決定され、前記１０個の測定値の算術平均がこの個々の繊維に関する平均厚さを定義する。
【０２４５】
本発明の前記コートされた繊維または本発明により製造された繊維は、前記毛髪繊維基質の特定の局所的特徴（local topographical features）の大部分に関係なく、かなり一貫したコーティング厚さを示し得る。さらに、個々のコートされた繊維は、同様のコーティング厚さを示し得る。それにも関わらず、コーティング厚さに対するより統計的なアプローチは、本発明と当技術分野の様々な教示とを区別するのによりよく役立つことが理解されるであろう。したがって、本発明のいくつかの実施形態では、「複合繊維の平均厚さ」は、個々のコートされた繊維について上記で定義される「平均厚さ」として定義されるが、コーティング処理に一緒にかけられた前記繊維からランダムに選択され、複数のコートされた繊維にわたって算術平均された、そのような複数の少なくとも１０本のコートされた繊維に適用される。
【０２４６】
＜コーティングまたは着色組成物を含むキット＞
別の態様では、哺乳類の毛髪の外面をコーティングまたは着色するための反応性化粧品組成物を生成するためのキットが提供され、このキットは以下：
（ａ）以下を含む第１油相を含有する第１油相区画：
（ｉ）最大で１０００ｇ／モルの分子量を有する、少なくとも１種の反応性縮合硬化性フィルム形成性アミノシリコーンモノマー；および、場合により、
（ｉｉ）非アミノ架橋剤；および、さらに場合により、
（ｉｉｉ）アミノシリコーンオイル、および非アミノシリコーンオイルのうち少なくとも１つ；および、さらに場合により、
（ｉｖ）反応性縮合硬化性フィルム形成性アミノシリコーンポリマーおよび反応性縮合硬化性フィルム形成性アミノシリコーンオリゴマーの少なくとも１つを含む、少なくとも１種の反応性縮合硬化性フィルム形成性アミノシリコーンプレポリマー；
（ｂ）以下を含む水性分散液を含有する水性分散液区画：
（ｉ）水性媒体；および
（ｉｉ）前記水性媒体内に配置された、中和された酸部分を有する親水性ポリマー材料を含む、またはそれで作られたサブミクロン粒子であり、前記サブミクロン粒子の少なくとも一部のそれぞれは、少なくとも１種の顔料粒子を任意に含有し、前記少なくとも１種の顔料粒子は、任意に、前記ポリマー材料によって少なくとも部分的に包まれている；
（ｃ）以下を含む第２油相を含有する、任意の第２油相区画：
（ｉ）前記アミノシリコーンオイルおよび／または前記非アミノシリコーンオイルの少なくとも１つ；および、場合により、
（ｉｉ）固体状疎水性反応性無機フィラー;および、さらに場合により、
（ｉｉｉ）反応性縮合硬化性フィルム形成性アミノシリコーンポリマーおよび反応性縮合硬化性フィルム形成性アミノシリコーンオリゴマーの少なくとも１つを含む、前記少なくとも１種の反応性縮合硬化性フィルム形成性アミノシリコーンプレポリマー；および、さらに場合により、
（ｉｖ）前記第２油相内に配置された顔料粒子；および
（ｄ）少なくとも１種の金属顔料、および、場合により、水性担体、有機担体、またはオイル担体を含有する、任意の金属顔料区画；
を含み、ここで、前記キットは、増粘剤、乳化剤、界面活性剤、および分散剤のうちの少なくとも１つを任意にさらに含む。
【０２４７】
反応性縮合硬化性皮膜形成アミノシリコーンモノマーから調製できるアミノシリコーン水中油型エマルジョン、
場合により、第１の油相区画の他の成分の少なくとも１つと組み合わせて。
【０２４８】
前記アミノシリコーン水中油型エマルジョンは、前記反応性縮合硬化性フィルム形成性アミノシリコーンモノマーから、場合により、前記第１油相区画の前記他の成分の少なくとも１つと組み合わせて調製することができる。前記第２油相区画の成分も同様に組み合わせることができる。前記キットの前記水性分散液区画の前記成分の前記組み合わせから生じる前記水性分散液は、上記のように調製されたエマルジョンの適用により生成されるアミノシリコーン層の外面に付着する上層の着色ポリマー層を生成することができる。
【０２４９】
いくつかの実施形態では、前記キットの前記水性分散液中の前記ポリマー材料は以下：
ａａ）前記中和された酸部分の前記酸部分は、アクリル酸およびメタクリル酸からなる群から選択される；
ｂｂ）前記中和された酸部分の前記酸部分は、前記ポリマー材料の総重量の１５〜３０重量％を構成する；
ｃｃ）前記ポリマー材料は、１００〜２３０ｍｇＫＯＨ／ｇの範囲内の酸価を有する；
ｄｄ）中和された酸部分を有する前記ポリマー材料は、アルケンコポリマーである；および
ｅｅ）中和された酸部分を有する前記ポリマー材料は、アクリルアミド／アクリレートコポリマーである、
の少なくとも1つを満たす。
【０２５０】
いくつかの実施形態では、着色アミノシリコーン層は、前記反応性縮合硬化性フィルム形成性アミノシリコーンモノマーを、場合により、第２油相区画の前記顔料または前記金属顔料区画の前記金属顔料を有する前記第１油相区画の前記他の成分と組み合わせることにより得られる。顔料がアミノシリコーン層に組み合わせられる場合、分散剤も加えられる。
【０２５１】
いくつかの実施形態では、前記アミノシリコーン層は、前記反応性縮合硬化性フィルム形成性アミノシリコーンモノマーを、場合により、前記第２油相区画の、アミノシリコーンオイルおよび／または前記非アミノシリコーンオイルの少なくとも１つの中に配置された固体状疎水性反応性無機フィラーを含む前記第１油相区画の多の成分と組み合わせることにより調製される。
【０２５２】
いくつかの実施形態によれば、前記キットは、水を含む追加の区画をさらに含んでもよい。
【０２５３】
いくつかの実施形態によれば、前記コーティング組成物の少なくとも１つに所望の粘度を提供するために、増粘剤は前記キットに含まれ、また、Ｉ）前記水性分散液区画、または、ＩＩ）水、乳化剤、界面活性剤および分散剤の少なくとも１つを任意に含有してよい専用増粘剤区画の少なくとも１つに含まれ得る。
【０２５４】
いくつかの実施形態によれば、水と、前記キットの前記アミノシリコーンコートの前記区画の含有物とから生じる前記水中油型エマルションを安定化するために、乳化剤が前記キットに含まれる。前記乳化剤は、Ｉ）前記第１油相区画；ＩＩ）前記第２油相区画；ＩＩＩ）前記金属顔料区画；またはＩＶ）場合により、水および／または増粘剤を含有してよい専用乳化剤区画の少なくとも１つに含まれ得る。
【０２５５】
いくつかの実施形態によれば、そのような界面活性剤を含有するその後に適用される水性分散液による前記少なくとも部分的に硬化したアミノシリコーン層の湿潤を改善するために、界面活性剤が前記キットに含まれる。前記界面活性剤は、Ｉ）前記水性分散液区画、ＩＩ）前記金属顔料区画（前記水性分散液に添加する場合）、またはＩＩＩ）場合により増粘剤を含む、専用界面活性剤区画の少なくとも１つに含まれ得る。
【０２５６】
いくつかの実施形態によれば、前記コーティング組成物の少なくとも１つの中の顔料粒子の分散を改善するために、分散剤が前記キットに含まれる。分散剤は、Ｉ）第２油相区画、ＩＩ）前記水性分散液区画、ＩＩＩ）前記金属顔料区画、またはＩＶ）場合により増粘剤および／または乳化剤を含んでよい専用分散剤区画の少なくとも１つに含まれ得る。
【０２５７】
いくつかの実施形態によれば、水中油型エマルションをもたらす前述の区画の組み合わせは、本明細書に記載の前記水中油型エマルションの調製に適合している。
【０２５８】
いくつかの実施形態によれば、水性分散液をもたらす前述の区画の組み合わせは、本明細書に記載の前記水性分散液の調製に適合している。
【０２５９】
いくつかの実施形態によれば、前記キットで着色される、または化粧的に処理される前記ケラチン繊維は、哺乳類の毛髪、場合により、前記哺乳類の被験体に取り付けられた哺乳類の毛髪である、またはそれを含む。
【０２６０】
いくつかの実施形態によれば、前記シリコーンオイルの少なくとも一部または全部は、前記第１油相区画に配置される。
【０２６１】
いくつかの実施形態によれば、前記シリコーンオイルの少なくとも一部または全部は、前記第２油相区画に配置される。
【０２６２】
いくつかの実施形態によれば、前記キットの水性分散区画の前記少なくとも１つの中和コポリマーは、エチレン−アクリル酸（ＥＡＡ）コポリマー、エチレン−メタクリル酸（ＥＭＡＡ）コポリマー、およびアクリルアミド／アクリレート（ＡＡＡ）コポリマーからなる群から選択されるアルケンコポリマーである
【０２６３】
いくつかの実施形態によれば、前記アミノシリコーンコートおよび／または前記水性分散液コート形成性成分を含有する前記区画は、ｐＨ緩衝剤、抗菌剤、抗真菌剤、防腐剤、および着色組成物、特に人間の毛髪着色組成物で通常使用されるそのような薬剤などのさらなる添加剤を含んでもよい。
【０２６４】
いくつかの実施形態によれば、前記キットの前記第１または第２油相区画に存在する場合、前記シリコーンオイルは、場合によっては、前記縮合硬化性アミノシリコーンモノマーおよび／または縮合硬化性アミノシリコーンオリゴマーおよび／または縮合硬化性アミノシリコーンポリマーと混和性である。
【０２６５】
前記キットは、密閉可能な容器をさらに含み得、ここで、前記区画は混合でされ得る。前記容器は、場合により、前記容器のシールに中空スペースを介して接続されたブラシまたはパッドなどの取り外し可能なアプリケータによりキャップされていてよく、前記着色組成物を通過させ、着色のために前記ケラチン繊維に移すことを可能にする。あるいは、前記アプリケータは、スプレー容器のスプレーヘッドであり得、前記組成物が前記繊維に直接スプレーされることを可能にする。
【０２６６】
必須ではないが、金属顔料粒子（例えば、フレーク状の）は一般に、その適用の直前に前記着色組成物に添加され、このような顔料は、液体媒体中にある場合、有害な反応（例えば、酸化）の影響をより受けやすいと考えられる。したがって、縮合硬化性アミノシリコーン反応物の前記エマルジョンとの混合時、またはポリマー材料の前記水性分散液との混合時、またはその両方のいずれかで、ケラチン繊維の前記着色用キットに金属顔料が使用される場合、そのような金属顔料は、好ましくは、粉末、水性、有機または油性担体のいずれかの別個の区画に供給される。通常には、金属顔料を含む組成物は、抗酸化剤をさらに含む。
【０２６７】
いくつかの実施形態によれば、前記キットは、水に分散可能または可溶性のリンス配合物またはリンス剤を含有するリンス区画をさらに含む。いくつかの実施形態によれば、前記キットは、カチオン性シャンプーを含有するシャンプー区画をさらに含む。
【０２６８】
いくつかの実施形態によれば、以下：
（ａ）最大で１０００ｇ／モルの分子量を有する、少なくとも１種の反応性縮合硬化性フィルム形成性アミノシリコーンモノマー含む、第１油相区画；および
（ｂ）以下を含む水性分散液区画：
（ｉ）水性媒体；および
（ｉｉ）前記水性媒体内に配置された、中和された酸部分を有する親水性ポリマー材料を含む、またはそれで作られたサブミクロン粒子であり、前記サブミクロン粒子の少なくとも一部のそれぞれは、少なくとも１種の顔料粒子を任意に含有し、前記ポリマー材料によって少なくとも部分的に包まれている；
からなるキットが提供される。
【０２６９】
いくつかの実施形態によれば、
（ａ）以下を含む第１油相区画：
（ｉ）最大で１０００ｇ／モルの分子量を有する、少なくとも１種の反応性縮合硬化性フィルム形成性アミノシリコーンモノマー；および、
（ｉｉ）アミノシリコーンオイル、および非アミノシリコーンオイルのうち少なくとも１つ；および
（ｂ）以下を含む水性分散液区画：
（ｉ）水性媒体；および
（ｉｉ）前記水性媒体内に配置された、中和された酸部分を有する親水性ポリマー材料を含む、またはそれで作られたサブミクロン粒子であり、前記サブミクロン粒子の少なくとも一部のそれぞれは、少なくとも１種の顔料粒子を任意に含有し、前記ポリマー材料によって少なくとも部分的に包まれ、場合により、界面活性剤を含有する；
を含むキットが提供される。
【０２７０】
いくつかの実施形態によれば、
（ａ）以下を含む第１油相を含む第１油相区画：
（ｉ）最大で１０００ｇ／モルの分子量を有する、少なくとも１種の反応性縮合硬化性フィルム形成性アミノシリコーンモノマー；および
（ｉｉ）アミノシリコーンオイル、および非アミノシリコーンオイルのうち少なくとも１つ；
（ｂ）以下を含む水性分散液区画：
（ｉ）水性媒体；および
（ｉｉ）前記水性媒体内に配置された、中和された酸部分を有する親水性ポリマー材料を含む、またはそれで作られたサブミクロン粒子であり、前記サブミクロン粒子の少なくとも一部のそれぞれは、少なくとも１種の顔料粒子を任意に含有し、前記ポリマー材料によって少なくとも部分的に包まれ、場合により、界面活性剤を含有する；
（ｃ）以下を含む第２油相区画：
（ｉ）前記アミノシリコーンオイルおよび／または前記非アミノシリコーンオイルの少なくとも１つ；および
（ｉｉ）固体状疎水性反応性無機フィラー;および
（ｄ）増粘剤、および、場合により、水および／または乳化剤を含む増粘剤区画
を含むキットが提供される。
【０２７１】
いくつかの実施形態によれば、
（ａ）以下を含む第１油相区画：
（ｉ）最大で１０００ｇ／モルの分子量を有する、少なくとも１種の反応性縮合硬化性フィルム形成性アミノシリコーンモノマー；
（ｉｉ）アミノシリコーンオイル、および非アミノシリコーンオイルのうち少なくとも１つ；
（ｉｉｉ）少なくとも１種の金属顔料；および、場合により、
（ｉｖ）分散剤；
（ｂ）以下を含む水性分散液区画：
（ｉ）水性媒体；および
（ｉｉ）前記水性媒体内に配置された、中和された酸部分を有する親水性ポリマー材料を含む、またはそれで作られたサブミクロン粒子であり、前記サブミクロン粒子の少なくとも一部のそれぞれは、少なくとも１種の顔料粒子を任意に含有し、前記ポリマー材料によって少なくとも部分的に包まれている；および、場合により、
（ｃ）増粘剤および乳化剤を含有する増粘剤区画、
を含むキットが提供される。
【０２７２】
いくつかの実施形態によれば、
（ａ）以下を含む第１油相区画：
（ｉ）最大で１０００ｇ／モルの分子量を有する、少なくとも１種の反応性縮合硬化性フィルム形成性アミノシリコーンモノマー；および
（ｉｉ）アミノシリコーンオイル、および非アミノシリコーンオイルのうち少なくとも１つ；
（ｂ）以下を含む水性分散液区画：
（ｉ）水性媒体；および
（ｉｉ）前記水性媒体内に配置された、中和された酸部分を有する親水性ポリマー材料を含む、またはそれで作られたサブミクロン粒子；および、場合により、
（ｃ）以下を含む金属顔料区画：
（ｉ）少なくとも１種の金属顔料；および
（ｉｉ）界面活性剤、
を含むキットが提供される。
【０２７３】
本教示による方法、組成物およびキットは、
毛幹などの前記繊維の内部への前記顔料の浸透を最小限に抑える、または全く浸透させずに、前記繊維の前記外面に顔料のコーティングを提供することにより、哺乳類の毛髪などの天然および合成ケラチン繊維を含む前記繊維を有利に着色する、したがって、切れ毛や毛髪の脆弱性につながる可能性がある従来の化合物の浸透に一般的に関連する悪影響や健康への懸念を軽減する。
【０２７４】
本明細書に開示される方法、組成物およびキットは、少なくともいくつかの実施形態において、ヤクの毛髪またはヒトの毛髪（例えば、中国人やヨーロッパ人の毛髪）を用いた光学濃度測定によって決定されるように、永続的な着色、すなわち、従来の市販のシャンプーを用いた少なくとも３０回の洗浄後、少なくとも５０回の洗浄後、または、少なくとも１００回の洗浄後でさえ、色落ちしない、耐洗浄性の着色を提供し得る。シャンプー後に測定された前記ＯＤが、着色後、シャンプー前に測定されたベースラインＯＤの８０％を下回らない場合、着色はシャンプー耐性である。通常、洗浄耐性は、塗布されたコーティングが実質的に硬化したと見なされたときに評価される。参照ＯＤに対するＯＤの減少は、最大で２０％、最大で１５％、最大で１０％、最大で７％、最大で５％、最大で３％、または最大で１％である。通常、適用されたコーティングが実質的に硬化したとみなされると、洗浄耐性が評価される。いくつかの実施形態では、３０％から５０％の相対湿度、および２３℃の温度で、少なくとも部分的に硬化したフィルムは、前記毛髪に前記水中油型エマルジョンを適用した後２４〜９６時間以内、場合により、２４〜７２時間以内、２４〜４８時間以内、２４〜３６時間以内、または２４〜３０時間以内に永続性を達成する。
【０２７５】
いくつかの実施形態では、前記シャンプーに対する耐性は、カチオン性シャンプーを用いて達成される。いくつかの実施形態では、前記カチオン性シャンプーは、高い電荷密度を有する。いくつかの実施形態では、カチオン性シャンプーは、場合により、約０．８〜約７ｍｅｑ／ｇの電荷密度、および約５,０００〜約１,０００万ダルトンの分子量（ＭＷ）を有するカチオン性グアーガムを含む。穏やかに広がる分子の集団（例えば、いくつかのシリコーンプレポリマーのシロキサン単位などの、わずかに異なる繰り返し単位を有する）として供給され得るポリマー（プレポリマーを含む）と関連して使用される場合、分子量という前記用語は、供給者によって別段に示されない限り、加重または重量平均ＭＷに関する。前記重量平均ＭＷはゲル浸透クロマトグラフィーによって測定できる。
【０２７６】
＜コーティングフィルムまたは着色フィルムの除去＞
いくつかの実施形態では、前記着色は可逆的であり（脱着色とも称される）、前記着色フィルムまたはコーティングフィルムは、溶媒および任意に脱硬化剤を含む除去溶液または除去配合物の使用により除去され得る。
【０２７７】
このような脱着色は、前記ケラチン繊維の表面上の前記アミノシリコーンコーティングによって形成される少なくとも部分的に硬化したアミノシリコーンフィルムの脱硬化によって引き起こされると考えられている。特定の理論に拘束されることを望むものではないが、前記脱硬化は、前記硬化フィルムを構成する前記アミノシリコーンユニット間の結合、および／または前記繊維への付着を緩めると考えられる。いくつかの実施形態では、本教示による着色された繊維の脱着色は、その後のすすぎによって前記繊維からそれを分離するために、前記硬化した着色フィルムを少なくとも部分的に脱硬化するのに十分な量の脱硬化剤を任意に含む除去配合物を適用することによって達成される。
【０２７８】
本発明の一態様によれば、本明細書に記載の前記コーティング組成物または着色組成物から形成されるフィルムを複数の個々の毛髪繊維から除去する方法が提供され、前記方法は、以下を含む：（ａ）前記個々の毛髪繊維の外面に、１５℃〜４５℃の範囲内の温度で、ｉ）双極性非プロトン性溶媒；ｉｉ）極性非プロトン性溶媒；ｉｉｉ）プロトン性溶媒；およびｉｉ）非極性非プロトン性溶媒、から選択される少なくとも1つの溶媒を含む除去配合物を適用すること；（ｂ）前記個々の毛髪繊維の外面に対して前記除去配合物を適用し、場合により、こする（rubbing）こと；（ｃ）前記個々の毛髪繊維から前記除去配合物の少なくとも一部を除去するために、前記個々の毛髪繊維を水性仕上げリンスですすぐこと。
【０２７９】
いくつかの実施形態では、前記除去配合物は、少なくとも１つの脱硬化剤をさらに含む。脱硬化剤のそのような組み合わせは、前記ケラチン繊維からの前記硬化フィルムの除去をさらに促進または加速する相加効果または相乗効果をもたらし得る。前記脱硬化剤は、１）フッ化物塩（これらに限定されないが、テトラブチルアンモニウムフルオリド（ＴＢＡＦ）およびRonaCare（登録商標）Olaflurを含む）；２）有機塩基および無機塩基、ならびにその塩（これらに限定されないが、テトラブチルアンモニウムブロミド（ＴＢＡＢ）、テトラブチルアンモニウムクロリド（ＴＢＡＣ）テトラブチルアンモニウムヒドロキシド（ＴＢＡＨ）、水酸化カリウム（ＫＯＨ）、およびカリウムtert−ブトキシド（Ｋ（ＣＨ３）３ＣＯ））を含む群から選択される。いくつかの実施形態では、ＴＢＡＢまたはＴＢＡＣは、無機塩基と組み合わせて使用され、特定の実施形態では、追加の塩基は、ＫＯＨ、ＮａＯＨ、ＬｉＯＨ、Ｍｇ（ＯＨ）２、またはＣａ（ＯＨ）２であり得る。一実施形態では、前記脱硬化剤は、有機塩（例えば、商品名Luviquat（登録商標）Mono CP ATIで、ＢＡＳＦによって市販されているものなどの、ヒドロキシエチルセチルジモニウムホスフェート）と、無機塩基（例えば、水酸化マグネシウム）とを組み合わせて形成され得る。
【０２８０】
いくつかの実施形態では、前記脱硬化配合物は、前記脱硬化剤を溶媒中に分散または溶解することによって調製され、前記溶媒は、場合により、１種以上の水混和性共溶媒および／または１種以上の分散剤をさらに含んでいてもよい水性溶媒であり得る。あるいは、前記溶媒は、場合により、１種以上の分散剤を含む有機溶媒であり得る。
【０２８１】
いくつかの実施形態では、前記脱硬化剤は、前記除去配合物の前記溶媒中に、前記除去配合物の重量の少なくとも０．１重量％、または少なくとも１重量％、または少なくとも５重量％、または少なくとも１０重量％の量で、および、場合により、最大で２０重量％、または１５重量％の量で存在し得る。
【０２８２】
脱硬化剤として役立つフッ化物塩としては、これらに限定されないが、アンモニウムフルオリド（ＴＢＡＦ）、RonaCare（登録商標）Olaflur、アンモニウムフルオリド、オクタデセニルアンモニウムフルオリド、３−（Ｎ−ヘキサデシル−Ｎ−２−ヒドロキシエチルアンモニオ）プロピルビス（２−ヒドロキシエチル）アンモニウムジフルオリド、モノフルオロリン酸アンモニウム、フッ化カルシウム、モノフルオロリン酸カルシウム、フッ化マグネシウム、モノフルオロリン酸カリウム、フッ化ナトリウム、モノフルオロリン酸ナトリウム、Ｎ，Ｎ’，Ｎ’−トリス（ポリオキシエチレン）−Ｎ−ヘキサデシル−プロピレンジアミンジヒドロフルオリド、およびニコメタノールヒドロフルオリドが挙げられる。
【０２８３】
いくつかの実施形態では、上記の群１）のフッ化物塩脱硬化剤は、高極性および低反応性を有する双極性非プロトン性溶媒中に分散または溶解され得る。適切な双極性非プロトン性溶媒は、アセトニトリル（ＡＣＮ）、プロピオニトリル、Ｎ−オクチルピロリドン（ＮＯＰ）、およびジメチルスルホキシド（ＤＭＳＯ）を含む群から選択され得る。
【０２８４】
前記シリコーン脱硬化剤がフッ化物塩またはフッ化物塩の混合物である場合、適切な量は、前記除去配合物の総重量当たりのフッ化物含有量の観点から表され得る。このような実施形態では、前記剤のフッ化物含有量は、前記除去配合物の重量に対して、少なくとも０．０１重量％、および最大で１重量％の量である。
【０２８５】
いくつかの実施形態では、上記の群２）の有機塩基脱硬化剤は、極性基を含有する極性非プロトン性溶媒中に分散または溶解され得る。
適切な極性非プロトン性溶媒は、メチルイソブチルケトン（ＭＩＢＫ）、メチルフェニルエステル（ＭＰＥ）、テトラヒドロフラン（ＴＨＦ）、１，４ジオキサン、アニソールおよびエチルヘキシルステアレートを含む群から選択され得る。
【０２８６】
あるいは、上記の群２）の有機塩基および無機塩基ならびにそれらの組み合わせから選択される脱硬化剤は、容易に提供され得る不安定なＨ＋を含有するプロトン性溶媒に分散または溶解され得る。適切なプロトン性溶媒は、水；グリセロール、ブタノール、イソプロパノール、シクロヘキサノールを含む第一級、第二級および第三級Ｃ１−Ｃ６アルコール；および、tert-ブチルアルコールおよびミリスチルアルコールを含むＣ４−Ｃ１６脂肪アルコールを含む群から選択され得る。
【０２８７】
前記脱硬化剤が有機塩基または無機塩基、またはその塩、または前述の塩基と塩とのブレンドである場合、脱硬化剤の前記剤または混合物は、前記剤は、前記除去配合物の総重量に対して、少なくとも０．１重量％の量で、および最大で２０重量％の量、および最大で１５重量％の量で、または０．５〜１０重量％の範囲内、または０．５〜５重量％の範囲内で適切に存在し得る。
【０２８８】
前記脱着色配合物または色除去配合物は、前記硬化フィルムを少なくとも部分的に脱硬化するのに十分な時間にわたって適用され、十分な時間の前記脱硬化剤の適用に続いて、前記脱硬化したシリコーンは水性リンスで洗い流される。その除去を可能にするのに十分な前記フィルムを脱硬化するのに十分であり得る時間の長さは、特に、前記脱硬化剤の濃度、前記除去配合物の粘度、前記脱着色プロセスの温度、前記ケラチン繊維の種類、前記硬化フィルム厚さ、前記相対湿度、および当業者によって容易に理解されるそのような要因に、依存する。
【０２８９】
いくつかの実施形態では、前記除去配合物は、少なくとも周囲温度が、少なくとも１８℃から最大で４０℃、最大で３８℃、最大で３６℃、最大で３４℃、または最大で３２℃という範囲内の温度で適用される。本明細書の実験セクションにおいて、周囲温度は、他に示されない限り、一般に約２３℃をいう。周囲相対湿度（ＲＨ）は、制御されていない限り、したがって、他に示されない限り、約３０％ＲＨと約８０％ＲＨとの間である。周囲圧力は、通常約１気圧である。
【０２９０】
いくつかの実施形態では、前記除去配合物は、少なくとも１分間、または少なくとも５分間、または少なくとも１０分間、または少なくとも１５分間、場合により、最大で３０分間、前記繊維に適用される。いくつかの実施形態では、前記除去配合物は、１分と３０分との間、２分と２０分との間、または５分と１０分との間の期間で適用される。
【０２９１】
いくつかの実施形態では、前記除去配合物は、前記少なくとも１つの溶媒に加えて水をさらに含む。そのような実施形態では、前記水と有機溶媒との重量比あたりの前記重量は、通常、１：９〜９：１の範囲内である。前記除去去配合物の５０重量％以上の水が加えられる場合、後者は、反対の状況（水が＜５０重量％、水を含まないことも含む）における有機除去配合物とは対照的に、水性除去配合物と呼ばれ得る。水の添加は、コンプライアンスを上昇させ得るが、それは前記除去プロセスの期間をも延ばし得ることに留意されたい。
【０２９２】
いくつかの実施形態では、前記除去配合物の粘度は、前記除去配合物が前記繊維をコートし、部分的な脱硬化、それに続くフィルム除去、および前記繊維の脱着色を可能にする期間それらの上にとどまるのに十分な粘度である。いくつかの実施形態では、この粘度は、その溶媒中の前記脱硬化剤に、前記粘度を提供するのに十分な量の増粘剤をさらに添加することによって達成される。
【０２９３】
前記除去配合物の適用した後、前記繊維を水性リンス剤で十分に洗浄し、最後のリンスは、場合により、シャンプーを用いて前記繊維をシャンプーした後に行われる。
【０２９４】
いくつかの実施形態では、前記除去配合物は、増粘剤、および、場合により、特に毛髪に適用可能なクリーム状化粧品組成物の調製に従来使用される任意の他の添加剤をさらに含有する。
【０２９５】
本発明に従って形成されたフィルムの毛髪繊維からの除去は、コーティングまたは着色後の任意の所望の時点で（例えば、適用から数日以内、数週間以内、または数ヶ月以内）行われ得る。
【０２９６】
例えば、従来の永続的着色方法は、通常、最初の着色から数週間以内に、特定の着色を再適用して、毛根近くの新しく伸びた毛髪の領域のみを着色することを必要とする。本方法は、いくつかの実施形態において、本発明による着色フィルムの迅速かつダメージのない除去を可能にするため、前記毛髪は、全体的に有利に脱着色され（および、所望の場合、再度着色され）、根元から先端まで毛髪繊維の均一な着色が提供され得る。
【０２９７】
いくつかの実施形態では、前記着色プロセスでは、ブリーチは不要である。いくつかの実施形態では、本教示による組成物は、ブリーチ剤を実質的に含まない。ブリーチ剤としては、伝統的に、過硫酸塩、過ホウ酸塩、過炭酸塩、過酸、臭素酸塩、それらの塩、およびそれらの混合物から選択される少なくとも酸化剤が挙げられ、これらは、場合により、過酸化水素と共に適用され得、全て一般に、ブリーチ組成物の少なくとも１０重量％の量である。本明細書で使用されるように、このようなブリーチ剤（または、その混合物）が前記組成物の１重量％以下、または０．５重量未満、または０．１重量％未満で見いだされる場合、組成物は、ブリーチ剤を実質的に含まない。
【０２９８】
いくつかの実施形態では、その後の着色は、毛根の着色のみを必要とする。
【０２９９】
本明細書に開示される組成物は、少なくともいくつかの実施形態では、既知の着色剤と比較して、外部剤、および外部の因子もよる変色に対する改善された耐性を示す。いくつかの実施形態では、前記硬化した着色フィルムは、露光したときに退色に耐えることができ（例えば、太陽光線に暴露されたときに、より長期間にわたって元の色を維持する）、このような場合、前記組成物は、良好な耐光堅牢度を有する、または提供するといわれる。いくつかの実施形態では、前記硬化した着色フィルムは、ブリーチに耐えることができ、このような場合、前記組成物は、良好な耐化学性を有するまたは提供するといわれ、ブリーチは、比較的過酷な薬剤であり、例えば、汚染された環境またはスイミングプールで遭遇するような、より穏やかな化学的暴露に対する耐性を予測すると考えられる。
【０３００】
本明細書に開示される組成物は、少なくともいくつかの実施形態では、外観の改善、体積の増加、柔軟性、滑らかさ、および輝きなどのケラチン繊維の改善された審美的特性を提供する。
【０３０１】
本開示によれば、用語「反応性アミノ官能性シリコーン」（本明細書では、「反応性縮合硬化性アミノ官能性シリコーンプレポリマー」とも称される）およびこれらの変化形は、加水分解時にシラノール基を形成する、少なくとも２つのシラノール基またはアルコキシ基などの２つの加水分解性反応基を含有する有機ケイ素プレポリマーを指し、その分子中の少なくとも１つの炭素が結合したアミン基、前記アルコキシラジカルは、存在する場合、それぞれ独立して、１〜６個または１〜４個の炭素原子を有する。
【０３０２】
さらなる態様によれば、哺乳類の毛髪の個々の毛髪の外面上に着色コーティングを形成するための着色組成物が開示されており、前記組成物は、以下を含む：
１）（Ａ）水を含有する水相、および
（Ｂ）少なくとも１種の反応性縮合硬化性フィルム形成性アミノシリコーン反応物を含む油相
を含む水中油型エマルション；
ここで、前記油相は、
（ｉ）前記少なくとも１種の反応性縮合硬化性フィルム形成性アミノシリコーン反応物は、最大で１０００ｇ／モルの分子量を有する少なくとも１種の反応性縮合硬化性フィルム形成性アミノシリコーンモノマーを含む；
（ｉｉ）前記油相は、前記反応物を硬化するために適合または選択された非アミノ架橋剤をさらに含有し、前記非アミノ架橋剤は、最大１０００ｇ／モルの範囲内の分子量を有する；
（ｉｉｉ）前記油相は、顔料分散剤の存在下で、前記油相に分散された複数のサブミクロン顔料粒子をさらに任意に含有する；
の少なくとも１つを満たし、
ここで、前記少なくとも１種の反応性縮合硬化性フィルム形成性アミノシリコーン反応物は、２３℃で、１重量％未満の水への溶解度を有し；
ここで、前記複数の任意のサブミクロン顔料粒子は、金属または非金属である；
２）（Ａ）中和された酸部分を有するポリマー材料；および
（Ｂ）前記ポリマー材料によって少なくとも部分的に包まれ、前記水性分散液中に分散された複数の顔料粒子
を含む水性分散液。
【０３０３】
さらなる態様によれば、哺乳類の毛髪の個々の毛髪の外面にコーティングを形成するためのコーティング組成物が開示されており、前記組成物は、以下を含む：
１）（Ａ）水を含有する水相、および
（Ｂ）少なくとも１種の反応性縮合硬化性フィルム形成性アミノシリコーン反応物を含む油相
を含む水中油型エマルション；
ここで、前記油相は、
（ｉ）前記少なくとも１種の反応性縮合硬化性フィルム形成性アミノシリコーン反応物は、最大で１０００ｇ／モルの分子量を有する少なくとも１種の反応性縮合硬化性フィルム形成性アミノシリコーンモノマーを含む；
（ｉｉ）前記油相は、前記反応物を硬化するために適合または選択された非アミノ架橋剤をさらに含有し、前記非アミノ架橋剤は、最大１０００ｇ／モルの範囲内の分子量を有する；
の少なくとも１つを満たし、
ここで、前記少なくとも１種の反応性縮合硬化性フィルム形成性アミノシリコーン反応物は、２３℃で、１重量％未満の水への溶解度を有する；
２）中和された酸部分を有するポリマー材料を含む水性分散液。
【０３０４】
項
＜セット１＞
１．哺乳類の毛髪繊維の外面を処理する方法であって、前記方法は以下：
（ａ）前記哺乳類の毛髪繊維の外面に、アミノシリコーン層を形成すること；および
（ｂ）前記アミノシリコーン層上に、中和された酸部分を有する親水性ポリマー材料で形成された複数のポリマー粒子を含有する水性分散液を適用すること、
ここで、前記ポリマー粒子の少なくとも一部のそれぞれにおいて、前記親水性ポリマー材料は少なくとも１つの顔料コア粒子を包み、
前記複数のポリマー粒子は、前記水性分散液内に分散されている；
を含む、前記アミノシリコーン層の外面に付着する、上層の着色ポリマー層を生成するための方法。
【０３０５】
２．前記上層の着色ポリマー層は、自己停止層である、項１に記載の方法。
【０３０６】
３．前記水性分散液のｐＨで、前記アミノシリコーン層の前記外面は第１表面ゼータ電位（ζ１）を有し、前記水性分散液は第２ゼータ電位（ζ２）を有し、
ここで、前記ｐＨでのゼータ差（Δζ）は、
Δζ＝ζ１−ζ２
として定義され、
ここで、ミリボルト（ｍＶ）単位のΔζは、以下：
（ｉ）Δζは、少なくとも１０、少なくとも１５、少なくとも２０、少なくとも２５、少なくとも３０、少なくとも４０、または少なくとも５０である；
（ｉｉ）Δζは、１０〜８０、１０〜７０、１０〜６０、１５〜８０、１５〜７０、１５〜６０、２０〜８０、２０〜７０、２０〜６０、２５〜８０、２５〜７０、２５〜６０、３０〜８０、３０〜７０、３０〜６０、３５〜８０、３５〜７０、または３５〜６０の範囲内である；
（ｉｉｉ）４〜１０．５、４〜１０、６〜１０．５、６〜１０、７〜１０．５、または７〜１０の範囲内である前記ｐＨに対し、前記第１表面ゼータ電位（ζ１）は、ゼロより大きい（ζ１＞０）；
の少なくとも１つを満たす、項１または２に記載の方法。
【０３０７】
４．前記親水性ポリマー材料の共役酸は、疎水性ポリマー材料である、項１〜３のいずれかに記載の方法
【０３０８】
５．前記疎水性ポリマー材料の酸部分は、前記疎水性ポリマー材料の少なくとも８重量％、少なくとも１０重量％、少なくとも１２重量％、少なくとも１５重量％、少なくとも１６重量％、少なくとも１７重量％、少なくとも１８重量％、少なくとも１９重量％、少なくとも２０重量％、少なくとも２１重量％、または少なくとも２２重量％を構成する、または、前記親水性ポリマー材料の酸部分は、前記親水性ポリマー材料の少なくとも８重量％、少なくとも１０重量％、少なくとも１２重量％、少なくとも１５重量％、少なくとも１６重量％、少なくとも１７重量％、少なくとも１８重量％、少なくとも１９重量％、少なくとも２０重量％、少なくとも２１重量％、または少なくとも２２重量％を構成する、項４に記載の方法。
【０３０９】
６．前記疎水性ポリマー材料の酸部分は、前記疎水性ポリマー材料の８重量％〜３０重量％、１０重量％〜３０重量％、１２重量％〜３０重量％、１２重量％〜２８重量％、１２重量％〜２６重量％、１５重量％〜３０重量％、１５重量％〜２８重量％、１５重量％〜２６重量％、１７重量％〜２２重量％、１７重量％〜２３重量％、１８重量％〜３０重量％、１８重量％〜２８重量％、１８重量％〜２６重量％、２０重量％〜３０重量％、２０重量％〜２８重量％、または２０重量％〜２６重量％を構成する、または、前記親水性ポリマー材料の酸部分は、前記親水性ポリマー材料の８重量％〜３０重量％、１０重量％〜３０重量％、１２重量％〜３０重量％、１２重量％〜２８重量％、１２重量％〜２６重量％、１５重量％〜３０重量％、１５重量％〜２８重量％、１５重量％〜２６重量％、１７重量％〜２２重量％、１７重量％〜２３重量％、１８重量％〜３０重量％、１８重量％〜２８重量％、１８重量％〜２６重量％、２０重量％〜３０重量％、２０重量％〜２８重量％、または２０重量％〜２６重量％を構成する、項４に記載の方法。
【０３１０】
７．前記水性分散液は揮発性塩基を含有する、項１〜６のいずれかに記載の方法。
【０３１１】
８．前記揮発性塩基が、アンモニア（ＮＨ３）、モノエタノールアミン、ジエタノールアミン、トリエタノールアミンおよびモルホリンからなる群から選択される、項７に記載の方法。
【０３１２】
９．前記中和された酸部分を、酸性化する、大部分をまたは主に酸性化する、または完全に酸性化するために、前記上層の着色ポリマー層に関連する、前記揮発性塩基を揮発させることをさらに含む、項７または８に記載の方法。
【０３１３】
１０．前記上層の着色ポリマー層中の前記親水性ポリマー材料の一部、大部分、またはすべてをその共役酸に変換することをさらに含む、項１〜８のいずれかに記載の方法。
【０３１４】
１１．前記変換は、前記中和された酸部分を酸性化して、前記共役酸を形成することを含む、主に含む、またはそれからなる、項１０に記載の方法。
【０３１５】
１２．疎水性ポリマー材料を得るために、前記親水性ポリマー材料をその共役酸に十分に変換することをさらに含む、項１〜９のいずれかに記載の方法。
【０３１６】
１３．前記中和された酸部分を有する前記ポリマー材料は、中和アルケン−アクリル酸コポリマー、中和アルケン−メタクリル酸コポリマーおよび中和アクリルアミド／アクリレートコポリマーからなる群から選択される１種以上の中和されたコポリマーを含む、主に含む、本質的にそれからなる、またはそれからなる、項１〜１２のいずれかに記載の方法。
【０３１７】
１４．前記中和アルケン−アクリル酸コポリマーは、中和エチレン−アクリル酸（ＥＡＡ）コポリマーを含む、主に含む、本質的にそれからなる、またはそれからなる、項１３に記載の方法。
【０３１８】
１５．前記中和アルケン−メタクリル酸コポリマーは、中和エチレン−メタクリル酸（ＥＭＡＡ）コポリマーを含む、主に含む、本質的にそれからなる、またはそれからなる、項１３に記載の方法。
【０３１９】
１６．前記中和された酸部分を有する前記ポリマー材料は、中和アクリルアミド／アクリレート（ＡＡＡ）コポリマーを含む、主に含む、本質的にそれからなる、またはそれからなる、項１〜１３のいずれかに記載の方法。
【０３２０】
１７．前記哺乳類の毛髪繊維は複数の哺乳類の毛髪繊維であり、前記方法は、前記水性分散液の前記適用に続いて、前記複数の繊維のそれぞれの上層の前記着色ポリマー層を処理することをさらに含む、前記繊維のそれぞれの前記アミノシリコーン層の外面に付着する、上層の着色ポリマーコーティングを生成するための項１〜１６のいずれかに記載の方法。
【０３２１】
１８．前記上層の着色ポリマーコーティングは、疎水性ポリマーコーティングである、項１７に記載の方法。
【０３２２】
１９．前記処理が、前記複数の繊維を洗浄および／またはコーミングして、そこから過剰な材料を除去すること、および場合により、その後、前記複数の繊維を乾燥および／またはコーミングすることを含む、項１７または項１８に記載の方法。
【０３２３】
２０．前記処理が、前記複数の繊維の乾燥および／またはコーミングを含み、および場合により、前記乾燥の前に、前記複数の繊維を洗浄してそこから過剰な材料を除去する、項１７または項１８に記載の方法。
【０３２４】
２１．前記複数の繊維の洗浄、および／または前記複数の繊維の前記乾燥および／または前記コーミングが、最大で４５℃、４０℃、３５℃、３０℃、または２５℃の温度で行われる、および場合により、少なくとも５℃、１０℃、１２℃、１５℃、１７℃、または２０℃の温度で行われる、さらに場合により、室温または周囲温度の７℃、５℃または３℃以内で行われる、項１９または項２０に記載の方法。
【０３２５】
２２．前記複数の繊維の前記洗浄が、前記水性分散液の前記適用の完了後、最大で２０分以内、最大で１０分以内、最大で５分以内、最大で３分以内、最大で２分以内、最大で１分以内、または最大で３０秒以内に行われる、項１９〜２１のいずれかに記載の方法。
【０３２６】
２３．前記水性分散液の前記適用完了から１分後に前記洗浄が行われる場合、前記アミノシリコーン層の前記外面への前記上層のポリマー層の十分な付着が達成され、そのような参照ＯＤに対する光学密度（ＯＤ）の減少は、最大で１５％、最大で１０％、最大で７％、最大で５％、最大で３％、または最大で１％である、項１９〜項２２のいずれかに記載の方法。
【０３２７】
２４．前記乾燥が能動的乾燥であり、前記水性分散液の前記適用および前記洗浄および／または前記能動的乾燥の合計時間が２〜９０分、２〜７５分、２〜６０分、２〜４５分、２〜３０分、２〜２０分、２〜１０分、または２〜５分の範囲内であり、場合により、最大で７分、最大で４分、最大で３分、または最大で１．５分である、項１９〜項２３のいずれかに記載の方法。
【０３２８】
２５．さらに、この合計期間の直後に続く２４〜９６時間、２４〜７２時間、２４〜４８時間、２４〜３６時間、または２４〜３０時間以内に、前記複数の繊維は、室温または周囲温度の７℃、５℃、３℃、または１℃以内に維持され、前記上層の着色ポリマーコーティングは、耐洗浄性、永続性、または永続的な着色を達成する、項２４に記載の方法。
【０３２９】
２６．７．５〜１１の範囲内のｐＨで、前記親水性ポリマー材料は、水中に分散剤および他のすべての添加剤の不存在下において、水中で自己分散性である、項１〜２５のいずれかに記載の方法。
【０３３０】
２７．前記親水性ポリマー材料は、熱可塑性である、項１〜２６のいずれかに記載の方法。
【０３３１】
２８．前記親水性ポリマー材料は、ｐＨ１０で少なくとも２重量％、少なくとも５重量％、少なくとも１０重量％、少なくとも１５重量％の溶解度を有する、項１〜２７のいずれかに記載の方法。
【０３３２】
２９．前記親水性ポリマー材料は、ｐＨ１０で前記親水性ポリマー材料が、２〜３０重量％、５〜３０重量％、１０〜３０重量％、または１５〜３０重量％の範囲内の溶解度を有する、項１〜２７のいずれかに記載の方法。
【０３３３】
３０．前記上層の着色ポリマー層および前記上層の着色ポリマーコーティングの少なくとも１つは、カチオン性リンス液で洗浄される、項１〜項２９のいずれかに記載の方法。
【０３３４】
３１．前記上層の着色ポリマーコーティング上に、水中油アミノシリコーンエマルジョンを適用して、場合により洗浄される、少なくとも部分的に硬化した第２アミノシリコーン層を生成することをさらに含み、ここで、前記少なくとも部分的に硬化した第２アミノシリコーン層は、前記上層の着色ポリマーコーティングを包み、それに付着している、項１〜３０のいずれかに記載の方法。
【０３３５】
３２．項１〜３０の少なくとも１つに従って、前記少なくとも部分的に硬化した第２アミノシリコーン層上に、場合により顔料を含まない水性分散液を適用することをさらに含む、項３１の方法。
【０３３６】
３３．前記上層の着色ポリマー層またはコーティング中の顔料は、金属、これらの合金、およびこれらの酸化物を含有する、それでコートされた、本質的にそれからなる、またはそれから作られた金属顔料フレークであり、前記顔料フレークは、アルミニウムフレーク、真鍮フレーク、ブロンズフレーク、銅フレーク、金フレーク、マイカコートフレーク、シリカコートフレークおよび銀フレークを含む群から選択される、項１〜３２のいずれかに記載の方法。
【０３３７】
３４．前記水中油型エマルジョンおよび／または前記金属顔料フレークを含む水性分散液の少なくとも１つが、酸化防止剤をさらに含む、項３３に記載の方法。
【０３３８】
３５．前記金属顔料フレークがヘアマスキングコーティングを形成するのに役立つ、項３３または項３４に記載の方法であって、前記方法は、項１の少なくと工程（ｂ）を繰り返すことをさらに含み、繰り返される工程（ｂ）の前記水性分散液は、金属顔料フレーク以外の顔料粒子を含む、方法。
【０３３９】
３６．前記水性分散液が、以下：
水を含有する水性担体中、それぞれ独立して中和可能な酸部分を有する少なくとも１種の疎水性ポリマー材料を混合して、前記疎水性ポリマー材料のペレットを含む中和可能な混合物を形成すること、ここで、前記疎水性ポリマー材料は、場合により顔料と配合されている;
前記中和可能な混合物に中和剤を添加すること、ここで、前記添加は、前記少なくとも１つの前記疎水性ポリマー材料の最も高い軟化温度および／または融解温度の少なくとも１つを超える温度下、撹拌下で行われ、親水性高分子材料の一部を含む中和混合物を形成するために、前記中和剤は前記ポリマー材料の前記中和可能な酸部分の少なくとも７５％を中和するのに十分な量で添加される；
前記中和混合物を分散させて、前記水性分散液を形成すること、ここで、前記水性分散液は少なくとも１つの親水性ポリマー材料の粒子を含む、
によって調製される、項１〜３５のいずれかに記載の方法。
【０３４０】
３７．  前記形成は、以下：
（ａ）前記哺乳類の毛髪の個々の毛髪の外面に、
（Ａ）水を含有する水相、および
（Ｂ）縮合硬化の後にエラストマーを形成する少なくとも１種の反応性縮合硬化性フィルム形成性アミノシリコーンプレポリマーを含有する油相
を含む水中油型エマルションを塗布すること、
ここで、前記油相は、以下：
（ｉ）前記少なくとも１種の反応性縮合硬化性フィルム形成性アミノシリコーンプレポリマーは、最大で１０００ｇ／モルの分子量を有する、少なくとも１種の反応性縮合硬化性フィルム形成性アミノシリコーンモノマーを含む；
（ｉｉ）前記油相は、前記プレポリマーを硬化するために適合または選択された非アミノ架橋剤をさらに含有し、前記非アミノ架橋剤は、最大１０００ｇ／モルの範囲内の分子量を有する；
の少なくとも１つを満たし、
ここで、前記少なくとも１種の反応性縮合硬化性フィルム形成性アミノシリコーンプレポリマーは、２３℃で、１重量％未満の水への溶解度を有する；
（ｂ）前記個々の毛髪の外面上に、少なくとも部分的に硬化したフィルムを形成するための、前記プレポリマーの部分的縮合硬化の後に、前記毛髪をリンス液で洗浄して、過剰の前記水中油型エマルションを除去すること；
を含む、項１〜３６のいずれかの方法。
【０３４１】
３８．前記少なくとも１種の反応性縮合硬化性フィルム形成性アミノシリコーンプレポリマーの第１アミノシリコーンプレポリマーは、３次元ネットワークを形成するために、少なくとも３つのシラノール基および／または加水分解性基を有する、項３７に記載の方法。
【０３４２】
３９．前記油相内の前記第１アミノシリコーンプレポリマーの第１濃度は、前記油相の少なくとも１５重量％、少なくとも２０重量％、少なくとも３０重量％、少なくとも４０重量％、少なくとも５０重量％、または少なくとも６０重量％である、項３８に記載の方法。
【０３４３】
４０．前記第１濃度は、最大で９５％、最大で９０％、最大で８５％、最大で８０％、最大で７５％、または最大で７０％である、項３９に記載の方法。
【０３４４】
４１．前記第１濃度は、２０〜９５％、２０〜８５％、３０〜９５％、３０〜８５％、４０〜９５％、４０〜８５％、４０〜７５％、４５〜９５％、４５〜８５％、５０〜９５％、５０〜８５％、５５〜９５％、５５〜８５％、５５〜７５％、６０〜９５％、６０〜９０％、６０〜８５％、または６０〜８０％の範囲内である、項３９に記載の方法。
【０３４５】
４２．
前記油相内の、前記第１アミノシリコーンプレポリマーと前記非アミノ架橋剤との合計濃度は、前記油相の３５〜９５重量％、４０〜９５重量％、４０〜８５重量％、４０〜７５重量％、４５〜９５重量％、４５〜８５重量％、５０〜９５重量％、５０〜８５重量％、５５〜９５重量％、５５〜８５重量％、５５〜７５重量％、６０〜９５重量％、６０〜９０重量％、６０〜８５重量％、または６０〜８０重量％の範囲内である、項３８に記載の方法。
【０３４６】
４３．前記合計濃度中の前記非アミノ架橋剤の濃度は、前記水中油型エマルションが、ゼロより大きい（＞０）、または少なくとも＋１ｍＶ、少なくとも＋２ｍＶ、少なくとも＋３ｍＶ、少なくとも＋５ｍＶ、少なくとも＋７ｍＶ、または少なくとも＋１０ｍＶの表面ゼータ電位を有するというコンディションに制限される、項４２に記載の方法。
【０３４７】
４４．前記油相内で、前記第１アミノシリコーンプレポリマーを除く、前記アミノシリコーンオイル、前記非アミノシリコーンオイル、および前記少なくとも１種の反応性縮合硬化性フィルム形成性アミノシリコーンプレポリマーの総濃度は、３重量％〜６５重量％、３重量％〜６０重量％、３重量％〜５５重量％、３重量％〜５０重量％、３重量％〜４５重量％、３重量％〜４０重量％〜、７重量％〜４０重量％、１０重量％〜４０重量％、１０％重量％〜５０重量％、１５重量％〜５０重量％、１５重量％〜４５重量％、１５重量％〜４０重量％、２０重量％〜４５重量％、２５重量％〜４５重量％、２５重量％〜５０重量％、３０重量％〜４５重量％、３０％重量％〜６０重量％、３５重量％〜５０重量％、または３５重量％〜６０重量の範囲内であり、場合により、２５℃で測定される前記油相の粘度が、５００ｍＰａ・ｓ以下であることを条件とする、項３７〜項４１のいずれかに記載の方法。
【０３４８】
４５．前記油相内の、１つのシラノール基または加水分解性基を有する末端プレポリマーの濃度は、前記油相の最大で７重量％、最大で５重量％、最大で２重量％である、または、前記油相は、前記末端プレポリマーを含まない、項３７〜項４４のいずれかに記載の方法。
【０３４９】
４６．前記油相内の有機溶媒の総濃度は、最大で１０重量％、最大で５重量％、最大で２重量％、または最大で１重量％である、または、前記油相は有機溶媒を全く含まない、項３７〜項４５のいずれかに記載の方法。
【０３５０】
４７．前記水相内の、水混和性の共溶媒の総濃度は、最大で１０重量％、最大で５重量％、最大で２重量％、または最大で１重量％である、または、前記水相は、前記共溶媒を全く含まない、項３７〜項４６のいずれかに記載の方法。
【０３５１】
４８．前記水中油型エマルションは、固体状疎水性反応性無機フィラーをさらに含み、前記フィラーは、前記油相内に配置または分散され、前記フィラーは、前記縮合硬化性フィルム形成性アミノシリコーンプレポリマーの硬化を促進させるために、選択または適合される、項３７〜項４７のいずれかに記載の方法。
【０３５２】
４９．前記反応性フィラーは、疎水性ヒュームドシリカを含む、主に含む、またはそれからなる、項４８に記載の方法。
【０３５３】
５０．前記固体状疎水性反応性無機フィラーの平均粒径（Ｄｖ５０）は、５〜５００ｎｍ、５〜２５０ｎｍ、２０〜２００ｎｍ、４０〜３００ｎｍ、６０〜３００ｎｍ、６０〜２５０ｎｍ、または６０〜２００ｎｍの範囲内である、項４８または項４９に記載の方法。
【０３５４】
５１．前記油相内に配置または分散される前記固体状疎水性反応性無機フィラーの濃度は、０．２重量％〜１２重量％、０．２〜１０重量％、０．２〜８重量％、０．４〜１０重量％、０．４〜８重量％、０．６〜１０重量％、０．６〜８重量％、０．８〜８重量％、または０．８〜６重量％の範囲内である、項４８〜項５０のいずれかに記載の方法。
【０３５５】
５２．前記水中油型エマルション中の前記固体状疎水性反応性無機フィラーの濃度は、０．００５重量％〜０．５重量％、０．００５重量％〜０．３重量％の範囲内である、項５１に記載の方法。
【０３５６】
５３．前記固体状疎水性反応性無機フィラー、場合によりヒュームドシリカ、の屈折率は、前記油相内に配置されたあらゆる顔料を除く、前記油相の屈折率の±１０％、±７％、±５％、または±３％の範囲内である、項４９〜項５２のいずれかに記載の方法。
【０３５７】
５４．前記少なくとも部分的に硬化したフィルムは、前記個々の毛髪の外面上で自己停止（self-terminated）される、項３７〜項５３のいずれかに記載の方法。
【０３５８】
５５．前記少なくとも１種の反応性縮合硬化性フィルム形成性アミノシリコーンプレポリマーは、２５℃で１重量％未満の水への溶解度を有する反応性縮合硬化性アミノシリコーンモノマーを含む、項３７〜項５４のいずれかに記載の方法。
【０３５９】
５６．前記部分的縮合硬化は、最大で３８℃、最大で３６℃、最大で３４℃、または最大で３２℃の温度、および場合により、少なくとも１５℃の温度で生じる、項３７〜項５５のいずれかに記載の方法。
【０３６０】
５７．前記洗浄は、前記水中油型エマルションの塗布が完了後、３０分以内、２０分以内、１５分以内、１０分以内、５分以内、３分以内、２分以内、または１分以内に行われる、項３７〜項５６のいずれかに記載の方法。
【０３６１】
５８．前記洗浄後、湿気または周囲の湿気のみによって、または実質的にそれのみによって、さらなる硬化が生じる、項３７〜項５７のいずれかに記載の方法。
【０３６２】
５９．前記洗浄の少なくとも２日以内、少なくとも３日以内、少なくとも５日以内、または少なくとも１週間以内に、すべてのさらなる硬化は、前記毛髪に添加された非カチオン性界面活性剤の不存在下で進行する、項３７〜項５８のいずれかに記載の方法。
【０３６３】
６０．前記洗浄の少なくとも２日以内、少なくとも３日以内、少なくとも５日以内、または少なくとも１週間以内に、カチオン性界面活性剤を含有する毛髪配合物で、前記毛髪の処理を行う、項３７〜項５９のいずれかに記載の方法。
【０３６４】
６１．前記水中油型エマルションは、ゼロより大きい、または少なくとも＋１ｍＶ、少なくとも＋２ｍＶ、少なくとも＋３ｍＶ、少なくとも＋５ｍＶ、少なくとも＋７ｍＶ、少なくとも＋１０ｍＶ、少なくとも＋１５ｍＶ、少なくとも＋２０ｍＶ、少なくとも＋３０ｍＶ、少なくとも＋４０ｍＶ、または少なくとも＋６０ｍＶの表面ゼータ電位を有し、場合により、最大で＋１００ｍＶ、または最大で＋８０ｍＶの表面ゼータ電位を有する、項３７〜項６０のいずれかに記載の方法。
【０３６５】
６２．前記水中油型エマルションは、ゼロより大きく、９０ｍＶ未満、または１〜５０ｍＶ、１〜３０ｍＶ、１〜２０ｍＶ、１〜１５ｍＶ、２〜１００ｍＶ、２〜３０ｍＶ、３〜１００ｍＶ、３〜５０ｍＶ、３〜３０ｍＶ、３〜２０ｍＶ、５〜１００ｍＶ、５〜５０ｍＶ、５〜３０ｍＶ、５〜２０ｍＶ、７〜１００ｍＶ，１０〜８０ｍＶ、１５〜８０ｍＶ、２０〜８０ｍＶ、または２０〜６０ｍＶの範囲内の表面ゼータ電位を有する、項３７〜項６０のいずれかに記載の方法。
【０３６６】
６３．前記表面ゼータ電位は、ｐＨ９で測定される、項６１または項６２に記載の方法。
【０３６７】
６４．前記表面ゼータ電位は、前記水中油型エマルションの固有ｐＨで測定される、項６１または項６２に記載の方法。
【０３６８】
６５．前記リンス液は、（ｉ）水、または（ｉｉ）カチオン性界面活性剤を含有するカチオン性リンス液、または（ｉｉｉ）非カチオン性界面活性剤、脱脂剤、および／または膨潤剤を含まないリンス液であり、前記脱脂剤および膨潤剤はそれぞれ、前記少なくとも部分的に硬化フィルムを脱脂および膨潤できる、項３７〜項６４のいずれかに記載の方法。
【０３６９】
６６．前記カチオン性界面活性剤は、化粧品的に許容可能な第１級、第２級、第３級、または第４級アンモニウム化合物またはポリマーである、項６０または項６５に記載の方法。
【０３７０】
６７．前記油相内の反応性縮合硬化性アミノシリコーン成分の総濃度は、無顔料ベースで、少なくとも４５重量％、少なくとも５５重量％、少なくとも６０重量％、または少なくとも６５重量％であり、場合により、５０〜１００重量％、５０〜９５重量％、５０〜９０重量％、５０〜８５重量％、５０〜８０重量％、５５〜９５重量％、５５〜８５重量％、６０〜９５重量％、６０〜８５重量％、６５〜９５重量％、６５〜９０重量％、または７０〜９５重量％の範囲内である、項３７〜項６６のいずれかに記載の方法。
【０３７１】
６８．前記プレポリマーは、アルコキシシラン反応性基、シラノール反応性基、およびこれらの組み合わせからなる群から選択される反応性基を含む、項３７〜項６７のいずれかに記載の方法。
【０３７２】
６９．すべての無機含有物を除く前記油相は、ガラス転移温度を有さない、項３７〜項６８のいずれかに記載の方法。
【０３７３】
７０．前記少なくとも１種の反応性縮合硬化性フィルム形成性アミノシリコーンプレポリマーは、２５℃で液体である、項３７〜項６９のいずれかに記載の方法。
【０３７４】
７１．前記少なくとも１種の反応性縮合硬化性フィルム形成性アミノシリコーンプレポリマーの、２５℃で適当なレオメーターで測定される粘度は、１〜２０００ミリパスカル秒（ｍＰａ・ｓ）、２〜１０００Ｐａ・ｓ、２〜５００ｍＰａ・ｓ、２〜３００ｍＰａ・ｓ、２〜２００ｍＰａ・ｓ、５〜１０００ｍＰａ・ｓ、５〜５００ｍＰａ・ｓ、５〜３００ｍＰａ・ｓ、７〜５００ｍＰａ・ｓ、７〜３００ｍＰａ・ｓ、または７〜２００ｍＰａ・ｓの範囲内である、項３７〜項７０のいずれかに記載の方法。
【０３７５】
７２．前記少なくとも１種の反応性縮合硬化性フィルム形成性アミノシリコーンプレポリマーの少なくとも１つが、および場合により、そのすべてが、さらに場合により、前記油相が、３〜１０００、３〜５００、または３〜２００の範囲のアミン価または重量平均アミン価を有する、項３７〜項７１のいずれかに記載の方法。
【０３７６】
７３．前記少なくとも１種の反応性縮合硬化性フィルム形成性アミノシリコーンプレポリマーの水への溶解度は、０．５重量％未満、または０．２５重量％未満である、項３７〜項７２のいずれかに記載の方法。
【０３７７】
７４．前記油相内のアミノシリコーンオイルの総濃度は、最大で４０重量％、最大で３５重量％、最大で３０重量％、最大で２０重量％、最大で１５重量％、最大で１０重量％、または最大で５重量％である、項３７〜項７３のいずれかに記載の方法。
【０３７８】
７５．前記油相内のアミノシリコーンオイルの総濃度は、１重量％〜４０重量％、５重量％〜４０重量％、１０重量％〜４０重量％、２０重量％〜４０重量％、１重量％〜３０重量％、５重量％〜３０重量％、１０重量％〜３０重量％、１５重量％〜３０重量％、２０重量％〜３５重量％、または２０重量％〜３０重量％の範囲内である、項３７〜項７３のいずれかに記載の方法。
【０３７９】
７６．前記水中油型エマルションの表面ゼータ電位が、０より大きい、または少なくとも＋１ｍＶ、少なくとも＋２ｍＶ、少なくとも＋３ｍＶ、少なくとも＋５ｍＶ、少なくとも＋７ｍＶ、または少なくとも＋１０ｍＶであることを条件として、前記油相内の非アミノシリコーンオイルの総濃度は、最大で１５重量％、最大で１２重量％、最大で１０重量％、最大で７重量％、または最大で５重量％である、項３７〜項７５のいずれかに記載の方法。
【０３８０】
７７．前記油相内の非アミノシリコーンオイルの総濃度は、１重量％〜１５重量％、３重量％〜１５重量％、５重量％〜１５重量％、８重量％〜１５重量％、１重量％〜１２重量％、３重量％〜１２重量％、５重量％〜１２重量％、３重量％〜１０重量％、３重量％〜８重量％、または２重量％〜５重量％の範囲内である、項３７〜項７５のいずれかに記載の方法。
【０３８１】
７８．前記非アミノ架橋剤は、反応性縮合硬化性フィルム形成性非アミノシリコーンモノマーを含む、主に含む、または、それからなる、項３７〜項７７のいずれかに記載の方法。
【０３８２】
７９．前記非アミノ架橋剤は、エチルシリケート、ポリ（ジメトキシシロキサン）、およびポリ（ジエトキシシロキサン）を含む、主に含む、またはそれからなる、項３７〜項７８のいずれかに記載の方法。
【０３８３】
８０．前記水中油型エマルションの表面ゼータ電位が、０より大きい、または少なくとも＋１ｍＶ、少なくとも＋２ｍＶ、少なくとも＋３ｍＶ、少なくとも＋５ｍＶ、少なくとも＋７ｍＶ、または少なくとも＋１０ｍＶであることを条件として、前記油相内の前記非アミノ架橋剤の総濃度は、最大で３５％、最大で３０％、最大で２０％、最大で１５％、最大で１０％、または最大で５％である、項３７〜項７９のいずれかに記載の方法。
【０３８４】
８１．前記油相内の、全ての顔料粒子および前記顔料粒子の分散剤を含む、前記プレポリマー、前記非アミノ架橋剤、前記固体状疎水性反応性無機フィラー、前記アミノシリコーンオイル、および前記非アミノシリコーンオイルの総濃度は、少なくとも９０重量％、少なくとも９３重量％、少なくとも９５重量％、少なくとも９７重量％、少なくとも９８重量％、または少なくとも９５重量％である、項３７〜項８０のいずれかに記載の方法。
【０３８５】
８２．前記水相は、場合により非イオン性である、水中油型乳化剤をさらに含有し、前記水中油型乳化剤は、１２〜１８、１２〜１７、１２〜１６、１２〜１５、または１３〜１６の範囲内のＨＬＢ値を有する、項３７〜項８１のいずれかに記載の方法。
【０３８６】
８３．前記水相内の、前記水および全ての乳化剤の総濃度は、少なくとも９０重量％、少なくとも９５重量％、少なくとも９７重量％、少なくとも９９重量％である、項３７〜項８２のいずれかに記載の方法。
【０３８７】
８４．前記水中油型エマルションが塗布される前記哺乳類の毛髪は、乾いた、または、濡れていない哺乳類の毛髪、または、予め染色された毛髪である、項３７〜項８３のいずれかに記載の方法。
【０３８８】
８５．前記水中油型エマルションが塗布される前記哺乳類の毛髪は、予め脱脂されていない毛髪、予め洗髪されていない毛髪、および予めブリーチされていない毛髪の少なくとも１種である、項３７〜項８４のいずれかに記載の方法。
【０３８９】
８６．前記油相は、場合により複数のサブミクロン顔料粒子としての、顔料をさらに含有する、項３７〜項８５のいずれかに記載の方法。
【０３９０】
８７．前記水中油型エマルションは、分散剤をさらに含有し、ここで、前記サブミクロン顔料粒子は前記分散剤中に分散している、項８６に記載の方法。
【０３９１】
８８．前記顔料は複数の金属顔料粒子を含む、項８６に記載の方法。
【０３９２】
８９．前記複数の金属顔料粒子は金属フレークを含む、項８８に記載の方法。
【０３９３】
９０．前記水相は、前記油相内に、最大で２０重量％、最大で１０重量％、最大で５重量％、または最大で２重量％の量の前記顔料を含有する、または、前記水相は、前記顔料を含まない、項３７〜項８９のいずれかに記載の方法。
【０３９４】
９１．相対湿度３０％〜５０％、および温度２５℃で、前記少なくとも部分的に硬化したフィルムは、前記水中油型エマルションの前記毛髪への適用後、２４〜９６時間以内、任意に２４〜７２時間以内、２４〜４８時間以内、２４〜３６時間以内、または２４〜３０時間以内に、永続性を達成する、項３７〜項９０のいずれかに記載の方法。
【０３９５】
９２．前記水性分散液中の顔料粒子の総濃度は、少なくとも０．１重量％、少なくとも０．５重量％、少なくとも１重量％、少なくとも３重量％、少なくとも５重量％、少なくとも１０重量％、少なくとも１５重量％、または少なくとも２０重量％であり、および、場合により、最大で３０重量％、最大で２７重量％、または最大で２５重量％であり、さらに場合により、前記水性分散液中のポリマー材料の０．１重量％〜３０重量％、０．５重量％〜２７重量％、０．５重量％〜２５重量％、２重量％〜２５重量％、３重量％〜２５重量％、５重量％〜２５重量％、７重量％〜２５重量％、１０重量％〜２５重量％、７重量％〜２２重量％、または１０重量％〜２２重量％の範囲内である、項１〜項９１のいずれかに記載の方法。
【０３９６】
９３．前記油相中、顔料粒子の総濃度は、少なくとも０．１重量％、少なくとも０．５重量％、少なくとも１重量％、少なくとも３重量％、少なくとも５重量％、少なくとも１０重量％、または少なくとも１２重量％であり、場合により、前記油相の最大で２０重量％、最大で１７重量％、または最大で１５重量％、または最大で１２重量％であり、さらに場合により、前記油相の０．１重量％〜２０重量％、０．５重量％〜１５重量％、０．５重量％〜１５重量％、３重量％〜１５重量％、５重量％〜１５重量％、３重量％〜１２重量％、または３重量％〜１０重量％の範囲内である、項１〜項９２のいずれかに記載の方法。
【０３９７】
９４．硬化後の前記アミノシリコーン層の厚さ、平均厚さ、または複合繊維（multiple-fiber）の平均厚さは、少なくとも２０ｎｍ、少なくとも５０ｎｍ、または少なくとも１００ｎｍであり、場合により、最大で３０００ｎｍ、最大で２０００ｎｍ、最大で１２００ｎｍ、最大で８００ｎｍ、最大で５００ｎｍ、最大で４００ｎｍ、最大で３００ｎｍ、最大で２００ｎｍ、最大で１５０ｎｍ、または最大で１２０ｎｍであり、さらに場合により、２０ｎｍ〜３０００ｎｍ、２０ｎｍ〜１０００ｎｍ、２０ｎｍ〜５００ｎｍ、２０ｎｍ〜３００ｎｍ、２０ｎｍ〜２００ｎｍ、２０ｎｍ〜１５０ｎｍ、５０ｎｍ〜１５０ｎｍ、５０ｎｍ〜５００ｎｍ、５０ｎｍ〜３５０ｎｍ、５０ｎｍ〜２５０ｎｍ、または５０ｎｍ〜２００ｎｍの範囲内である、項１〜項９３のいずれかに記載の方法。
【０３９８】
９５．前記アミノシリコーン層および前記上層の着色ポリマー層の第１総厚さ、第１総平均厚さ、または第１総複合繊維平均厚さ、あるいは、前記アミノシリコーン層および前記上層の着色ポリマーコーティングの第２総厚さ、第２総平均厚さ、または第２総複合繊維平均厚さは、少なくとも１００ｎｍ、少なくとも１５０ｎｍ、少なくとも２００ｎｍ、少なくとも３００ｎｍ、少なくとも５００ｎｍ、少なくとも８００ｎｍ、少なくとも１２００ｎｍ、または少なくとも２０００ｎｍであり、場合により、最大で５０００ｎｍ、最大で３５００ｎｍ、最大で２５００ｎｍ、最大で２０００ｎｍ、最大で１７００ｎｍ、または最大で１４００ｎｍであり、さらに場合により、１００ｎｍ〜５０００ｎｍ、２００ｎｍ〜３５００ｎｍ、２００ｎｍ〜２５００ｎｍ、２００ｎｍ〜１０００ｎｍ、２００ｎｍ〜７００ｎｍ、２００ｎｍ〜５００ｎｍ、２００ｎｍ〜４５０ｎｍ、または２００ｎｍ〜４００ｎｍである、項９４に記載の方法。
【０３９９】
９６．前記第１総厚さ、前記第１総平均厚さ、および前記第１総複合繊維平均厚さと、前記アミノシリコーン層の前記厚さ、平均厚さ、または複合繊維平均厚さとの比率は、１．２：１〜１００：１、１：４〜１００：１、１：７〜１００：１、２：１〜１００：１、３：１〜１００：１、４：１〜１００：１、５：１〜１００：１、７：１〜１００：１、１０：１〜１００：１、２：１〜３０：１、２：１〜２０：１、３：１〜３０：１、３：１〜２０：１、５：１〜３０：１、５：１〜２０：１、７：１〜３０：１、７：１〜２０：１，１０：１〜５０：１、１０：１〜３０：１、または１０：１〜２０：１の範囲内である、項９５に記載の方法。
【０４００】
９７．前記第２総厚さ、前記第２総平均厚さ、および前記第２総複合繊維平均厚さと、前記アミノシリコーン層の前記厚さ、平均厚さ、または複合繊維平均厚さとの比率は、１．２：１〜１００：１、１：４〜１００：１、１：７〜１００：１、２：１〜１００：１、３：１〜１００：１、４：１〜１００：１、５：１〜１００：１、７：１〜１００：１、１０：１〜１００：１、２：１〜３０：１、２：１〜２０：１、３：１〜３０：１、３：１〜２０：１、５：１〜３０：１、５：１〜２０：１、７：１〜３０：１、７：１〜２０：１，１０：１〜５０：１、１０：１〜３０：１、または１０：１〜２０：１の範囲内である、項９５に記載の方法。
【０４０１】
＜セット２＞
１．アミノシリコーンコーティングを有する予めコートされた哺乳類の毛髪繊維のコートされた外面（external coated surface）を処理する方法であって、前記方法は、
（ａ）水性分散液を提供すること、
ここで、前記水性分散液は、
中和された酸部分を有する親水性ポリマー材料で形成された複数のポリマー粒子を含有し、ここで、前記ポリマー粒子の少なくとも一部のそれぞれにおいて、前記親水性ポリマー材料は少なくとも１つの顔料コア粒子を包み、
前記複数のポリマー粒子は、前記水性分散液内に分散されている
を含有する；および
（ｂ）前記水性分散液を、前記予めコートされた哺乳類の毛髪繊維のコートされた外面に適用して、前記予めコートされた哺乳類の毛髪繊維のコートされた外面に付着する、上層の着色ポリマー層を生成すること；
を含む。
【０４０２】
２．前記上層の着色ポリマー層は、自己停止層である、項１に記載の方法。
【０４０３】
３．前記水性分散液のｐＨで、前記予めコートされた哺乳類の毛髪繊維は第１表面ゼータ電位（ζ１）を有し、前記水性分散液は第２ゼータ電位（ζ２）を有し、
ここで、前記ｐＨでのゼータ差（Δζ）は、
Δζ＝ζ１−ζ２
として定義され、
ここで、ミリボルト（ｍＶ）単位のΔζは、以下：
（ｉ）Δζは、少なくとも１０、少なくとも１５、少なくとも２０、少なくとも２５、少なくとも３０、少なくとも４０、または少なくとも５０である；
（ｉｉ）Δζは、１０〜８０、１０〜７０、１０〜６０、１５〜８０、１５〜７０、１５〜６０、２０〜８０、２０〜７０、２０〜６０、２５〜８０、２５〜７０、２５〜６０、３０〜８０、３０〜７０、３０〜６０、３５〜８０、３５〜７０、または３５〜６０の範囲内である；
（ｉｉｉ）４〜１１、４〜１０．５、４〜１０、６〜１１、６〜１０．５、６〜１０、７〜１１、７〜１０．５、または７〜１０の範囲内である前記ｐＨに対し、前記第１表面ゼータ電位（ζ１）は、ゼロより大きい（ζ１＞０）；
の少なくとも１つを満たす、項１または２に記載の方法。
【０４０４】
４．前記親水性ポリマー材料の共役酸は、疎水性ポリマー材料である、項１〜３のいずれかに記載の方法
【０４０５】
５．前記疎水性ポリマー材料の酸部分は、前記疎水性ポリマー材料の少なくとも８重量％、少なくとも１０重量％、少なくとも１２重量％、少なくとも１５重量％、少なくとも１６重量％、少なくとも１７重量％、少なくとも１８重量％、少なくとも１９重量％、少なくとも２０重量％、少なくとも２１重量％、または少なくとも２２重量％を構成する、または、前記親水性ポリマー材料の酸部分は、前記親水性ポリマー材料の少なくとも８重量％、少なくとも１０重量％、少なくとも１２重量％、少なくとも１５重量％、少なくとも１６重量％、少なくとも１７重量％、少なくとも１８重量％、少なくとも１９重量％、少なくとも２０重量％、少なくとも２１重量％、または少なくとも２２重量％を構成する、項４に記載の方法。
【０４０６】
６．前記疎水性ポリマー材料の酸部分は、前記疎水性ポリマー材料の８重量％〜３０重量％、１０重量％〜３０重量％、１２重量％〜３０重量％、１２重量％〜２８重量％、１２重量％〜２６重量％、１５重量％〜３０重量％、１５重量％〜２８重量％、１５重量％〜２６重量％、１７重量％〜２２重量％、１７重量％〜２３重量％、１８重量％〜３０重量％、１８重量％〜２８重量％、１８重量％〜２６重量％、２０重量％〜３０重量％、２０重量％〜２８重量％、または２０重量％〜２６重量％を構成する、または、前記親水性ポリマー材料の酸部分は、前記親水性ポリマー材料の８重量％〜３０重量％、１０重量％〜３０重量％、１２重量％〜３０重量％、１２重量％〜２８重量％、１２重量％〜２６重量％、１５重量％〜３０重量％、１５重量％〜２８重量％、１５重量％〜２６重量％、１７重量％〜２２重量％、１７重量％〜２３重量％、１８重量％〜３０重量％、１８重量％〜２８重量％、１８重量％〜２６重量％、２０重量％〜３０重量％、２０重量％〜２８重量％、または２０重量％〜２６重量％を構成する、項４に記載の方法。
【０４０７】
７．前記水性分散液は揮発性塩基を含有する、項１〜６のいずれかに記載の方法。
【０４０８】
８．前記揮発性塩基が、アンモニア（ＮＨ３）、モノエタノールアミン、ジエタノールアミン、トリエタノールアミンおよびモルホリンからなる群から選択される、項７に記載の方法。
【０４０９】
９．前記中和された酸部分を、酸性化する、大部分をまたは主に酸性化する、または完全に酸性化するために、前記上層の着色ポリマー層に関連する、前記揮発性塩基を揮発させることをさらに含む、項７または８に記載の方法。
【０４１０】
１０．前記上層の着色ポリマー層中の前記親水性ポリマー材料の一部、大部分、またはすべてをその共役酸に変換することをさらに含み、前記変換は、場合により、前記水性分散液の液体担体を能動的に蒸発させること（例えば、送風機で、前記空気はさらに場合により加熱される）を含む、項１〜８のいずれかに記載の方法。
【０４１１】
１１．前記変換は、前記中和された酸部分を酸性化して、前記共役酸を形成することを含む、主に含む、またはそれからなる、項１０に記載の方法。
【０４１２】
１２．疎水性ポリマー材料を得るために、前記親水性ポリマー材料をその共役酸に十分に変換することをさらに含む、項１〜９のいずれかに記載の方法。
【０４１３】
１３．前記中和された酸部分を有する前記ポリマー材料は、中和アルケン−アクリル酸コポリマー、中和アルケン−メタクリル酸コポリマーおよび中和アクリルアミド／アクリレートコポリマーからなる群から選択される１種以上の中和されたコポリマーを含む、主に含む、本質的にそれからなる、またはそれからなる、項１〜１２のいずれかに記載の方法。
【０４１４】
１４．前記中和アルケン−アクリル酸コポリマーは、中和エチレン−アクリル酸（ＥＡＡ）コポリマーを含む、主に含む、本質的にそれからなる、またはそれからなる、項１３に記載の方法。
【０４１５】
１５．前記中和アルケン−メタクリル酸コポリマーは、中和エチレン−メタクリル酸（ＥＭＡＡ）コポリマーを含む、主に含む、本質的にそれからなる、またはそれからなる、項１３に記載の方法。
【０４１６】
１６．前記中和された酸部分を有する前記ポリマー材料は、中和アクリルアミド／アクリレート（ＡＡＡ）コポリマーを含む、主に含む、本質的にそれからなる、またはそれからなる、項１〜１３のいずれかに記載の方法。
【０４１７】
１７．前記予めコートされた哺乳類の毛髪繊維は複数の予めコートされた哺乳類の毛髪繊維であり、前記方法は、前記水性分散液の前記適用に続いて、前記複数の繊維のそれぞれの上層の前記着色ポリマー層を処理することをさらに含む、前記繊維のそれぞれの前記アミノシリコーン層の外面に付着する、上層の着色ポリマーコーティングを生成するための項１〜１６のいずれかに記載の方法。
【０４１８】
１８．前記上層の着色ポリマーコーティングは、疎水性ポリマーコーティングである、項１７に記載の方法。
【０４１９】
１９．前記処理が、前記複数の繊維を洗浄および／またはコーミングして、そこから過剰な材料を除去すること、および場合により、その後、前記複数の繊維を乾燥および／またはコーミングすることを含む、項１７または項１８に記載の方法。
【０４２０】
２０．前記処理が、前記複数の繊維の乾燥および／またはコーミングを含み、および場合により、前記乾燥の前に、前記複数の繊維を洗浄してそこから過剰な材料を除去する、項１７または項１８に記載の方法。
【０４２１】
２１．前記複数の繊維の洗浄、および／または前記複数の繊維の前記乾燥および／または前記コーミングが、最大で４５℃、４０℃、３５℃、３０℃、または２５℃の温度で行われる、および場合により、少なくとも５℃、１０℃、１２℃、１５℃、１７℃、または２０℃の温度で行われる、さらに場合により、室温または周囲温度の７℃、５℃または３℃以内で行われる、項１９または項２０に記載の方法。
【０４２２】
２２．前記複数の繊維の前記洗浄が、前記水性分散液の前記適用の完了後、最大で２０分以内、最大で１０分以内、最大で５分以内、最大で３分以内、最大で２分以内、最大で１分以内、または最大で３０秒以内に行われる、項１９〜２１のいずれかに記載の方法。
【０４２３】
２３．前記水性分散液の前記適用完了から１分後に前記洗浄が行われる場合、前記予めコートされた哺乳類の毛髪繊維の前記外面への前記上層のポリマー層の十分な付着が達成され、そのような参照ＯＤに対する光学密度（ＯＤ）の減少は、最大で１５％、最大で１０％、最大で７％、最大で５％、最大で３％、または最大で１％である、項１９〜項２２のいずれかに記載の方法。
【０４２４】
２４．前記乾燥が能動的乾燥であり、前記水性分散液の前記適用および前記洗浄および／または前記能動的乾燥の合計時間が２〜９０分、２〜７５分、２〜６０分、２〜４５分、２〜３０分、２〜２０分、２〜１０分、または２〜５分の範囲内であり、場合により、最大で７分、最大で４分、最大で３分、または最大で１．５分である、項１９〜項２３のいずれかに記載の方法。
【０４２５】
２５．さらに、この合計期間の直後に続く２４〜９６時間、２４〜７２時間、２４〜４８時間、２４〜３６時間、または２４〜３０時間以内に、前記複数の繊維は、室温または周囲温度の７℃、５℃、３℃、または１℃以内に維持され、前記上層の着色ポリマーコーティングは、耐洗浄性、永続性、または永続的な着色を達成する、項２４に記載の方法。
【０４２６】
２６．７．５〜１１の範囲内のｐＨで、前記親水性ポリマー材料は、水中における分散剤および他のすべての添加剤の不存在下において、水中で自己分散性である、項１〜２５のいずれかに記載の方法。
【０４２７】
２７．前記親水性ポリマー材料は、熱可塑性である、項１〜２６のいずれかに記載の方法。
【０４２８】
２８．前記親水性ポリマー材料は、ｐＨ１０で少なくとも２重量％、少なくとも５重量％、少なくとも１０重量％、少なくとも１５重量％の溶解度を有する、項１〜２７のいずれかに記載の方法。
【０４２９】
２９．前記親水性ポリマー材料は、ｐＨ１０で前記親水性ポリマー材料が、２〜３０重量％、５〜３０重量％、１０〜３０重量％、または１５〜３０重量％の範囲内の溶解度を有する、項１〜２７のいずれかに記載の方法。
【０４３０】
３０．前記上層のポリマー層および前記上層の着色ポリマーコーティングの少なくとも１つは、カチオン性リンス液で洗浄される、項１〜項２９のいずれかに記載の方法。
【０４３１】
３１．前記上層の着色ポリマーコーティング上に、水中油アミノシリコーンエマルジョンを適用して、場合により洗浄される、少なくとも部分的に硬化した第２アミノシリコーン層を生成することをさらに含み、ここで、前記少なくとも部分的に硬化した第２アミノシリコーン層は、前記上層の着色ポリマーコーティングを包み、それに付着する、項１〜３０のいずれかに記載の方法。
【０４３２】
３２．項１〜３０の少なくとも１つに従って、前記少なくとも部分的に硬化した第２アミノシリコーン層上に、水性分散液を適用することをさらに含む、項３１の方法。
【０４３３】
３３．前記顔料は、金属、これらの合金、およびこれらの酸化物を含有する、それでコートされた、本質的にそれからなる、またはそれから作られた金属顔料フレークであり、前記顔料フレークは、アルミニウムフレーク、真鍮フレーク、ブロンズフレーク、銅フレーク、金フレーク、マイカコートフレーク、シリカコートフレークおよび銀フレークを含む群から選択される、項１〜３２のいずれかに記載の方法。
【０４３４】
３４．前記水中油型エマルジョンおよび／または前記金属顔料フレークを含む水性分散液の少なくとも１つが、酸化防止剤をさらに含む、項３３に記載の方法。
【０４３５】
３５．前記金属顔料フレークがヘアマスキングコーティングを形成するのに役立つ、項３３または項３４に記載の方法であって、前記方法は、項１の少なくと工程（ｂ）を繰り返すことをさらに含み、繰り返される工程（ｂ）の前記水性分散液は、金属顔料フレーク以外の顔料粒子を含む、方法。
【０４３６】
３６．前記水性分散液が、以下：
水を含有する水性担体中、それぞれ独立して中和可能な酸部分を有する少なくとも１種の疎水性ポリマー材料を混合して、前記疎水性ポリマー材料のペレットを含む中和可能な混合物を形成すること、ここで、前記疎水性ポリマー材料は、場合により顔料と配合されている;
前記中和可能な混合物に中和剤を添加すること、ここで、前記添加は、前記少なくとも１つの前記疎水性ポリマー材料の最も高い軟化温度および／または融解温度の少なくとも１つを超える温度下、撹拌下で行われ、親水性高分子材料の一部を含む中和混合物を形成するために、前記中和剤は前記ポリマー材料の前記中和可能な酸部分の少なくとも７５％を中和するのに十分な量で添加される；
前記中和混合物を分散させて、前記水性分散液を形成すること、ここで、前記水性分散液は少なくとも１つの親水性ポリマー材料の粒子を含む、
によって調製される、項１〜３５のいずれかに記載の方法。
【０４３７】
３７．前記予めコートされた哺乳類の毛髪繊維の第１アミノシリコーンコーティングを形成できる第１水中油型アミノシリコーンエマルジョン、および／または、前記少なくとも部分的に硬化した第２アミノシリコーン層を生成できる第２水中油アミノシリコーンエマルジョンは、セット１の項３７〜９７の制限のいずれか、およびそれらの任意の組み合わせをさらに含む、項１〜３６のいずれかに記載の方法。
【０４３８】
＜セット３＞
１．哺乳類の毛髪繊維の外面を処理する方法であって、前記方法は以下：
（ａ）前記哺乳類の毛髪繊維の外面に、アミノシリコーン層を形成すること；および
（ｂ）前記アミノシリコーン層上に、中和された酸部分を有する親水性ポリマー材料で形成された複数のポリマー粒子を含有する水性分散液を適用すること、
ここで、前記複数のポリマー粒子は、前記水性分散液内に分散されている；
を含む、前記アミノシリコーン層の外面に付着する、上層のポリマー層を生成するための方法。
【０４３９】
２．前記上層のポリマー層中の顔料の総濃度は、最大で０．３％、最大で０．２％、最大で０．１％、最大で０．０５％、または最大で０．０２％である、または、前記上層のポリマー層は、前記顔料を含まない、項１に記載の方法。
【０４４０】
３．前記複数のポリマー粒子の少なくとも一部のそれぞれにおいて、前記親水性ポリマー材料は、１つまたは少なくとも１つの顔料コア粒子を包む、項１に記載の方法。
【０４４１】
４．前記アミノシリコーン層中のアミノシリコーン層顔料の総濃度は、最大で０．３％、最大で０．２％、最大で０．１％、最大で０．０５％、または最大で０．０２％である、または、前記アミノシリコーン層は、前記アミノシリコーン層顔料を含まない、項１〜３のいずれかに記載の方法。
【０４４２】
５．セット１の項２〜項９７の制限のいずれか、およびそれらの任意の組み合わせをさらに含む、項１〜４のいずれかに記載の方法。
【０４４３】
＜セット４＞
１．哺乳類の毛髪繊維の外面を処理する方法であって、前記方法は以下：
（ａ）前記哺乳類の毛髪繊維の外面上に、顔料粒子を含有するアミノシリコーン層を形成すること；
（ｂ）前記アミノシリコーン層上に、中和された酸部分を有する親水性ポリマー材料で形成された複数のポリマー粒子を含有する水性分散液を適用すること、
ここで、前記複数のポリマー粒子は、前記水性分散液内に分散されている；
を含む、前記アミノシリコーン層の外面に付着する、上層のポリマー層を生成するための方法。
【０４４４】
２．前記上層のポリマー層は、前記顔料を含まない、項１に記載の方法。
【０４４５】
３．前記上層のポリマー層中の顔料の総濃度は、最大で０．３％、最大で０．２％、最大で０．１％、最大で０．０５％、または最大で０．０２％である、項１に記載の方法。
【０４４６】
４．前記複数のポリマー粒子の少なくとも一部のそれぞれにおいて、前記親水性ポリマー材料は、１つまたは少なくとも１つの顔料コア粒子を包む、項１または項３に記載の方法。
【０４４７】
５．前記アミノシリコーン層中の下層の顔料の総濃度は、少なくとも０．１重量％、少なくとも０．５重量％、少なくとも１重量％、少なくとも３重量％、少なくとも５重量％、少なくとも１０重量％、または少なくとも１２重量％であり、場合により、最大で２０重量％、最大で１７重量％、または最大で１５重量％、または最大で１２重量％であり、さらに場合により、０．１重量％〜２０重量％、０．５重量％〜１５重量％、０．５重量％〜１５重量％、３重量％〜１５重量％、５重量％〜１５重量％、３重量％〜１２重量％、または３重量％〜１０重量％の範囲内である、項１〜項３のいずれかに記載の方法。
【０４４８】
６．セット１の項２〜項９７の制限のいずれか、およびそれらの任意の組み合わせをさらに含む、項１〜５のいずれかに記載の方法。
【０４４９】
＜ＳＥＴ５＞
１．哺乳類の毛髪の外面に少なくとも２層のコーティングを生成するためのキットであって、
（ａ）以下を含む第１油相を含有する第１区画：
（ｉ）最大で１０００ｇ／モルの分子量を有する、少なくとも１種の反応性縮合硬化性フィルム形成性アミノシリコーンモノマー；および、場合により、
（ｉｉ）非アミノ架橋剤；および、さらに場合により、
（ｉｉｉ）アミノシリコーンオイル、および非アミノシリコーンオイルのうち少なくとも１つ；および、さらに場合により、
（ｉｖ）反応性縮合硬化性フィルム形成性アミノシリコーンポリマーおよび反応性縮合硬化性フィルム形成性アミノシリコーンオリゴマーの少なくとも１つを含む、少なくとも１種の反応性縮合硬化性フィルム形成性アミノシリコーンプレポリマー；
（ｂ）以下を含む配合物を含有する第２区画：
（ｉ）水性媒体；および
（ｉｉ）前記水性媒体内に配置された、中和された酸部分を有する親水性ポリマー材料を含む、またはそれで作られたサブミクロン粒子であり、前記サブミクロン粒子の少なくとも一部のそれぞれは、少なくとも１種の顔料粒子を任意に含有し、前記少なくとも１種の顔料粒子は、場合により、前記ポリマー材料によって少なくとも部分的に包まれている少なくとも１種の顔料粒子を含有する；
（ｃ）以下を含む第２油相を含有する、任意の第３区画：
（ｉ）前記アミノシリコーンオイルおよび／または前記非アミノシリコーンオイルの少なくとも１つ；および、場合により、
（ｉｉ）固体状疎水性反応性無機フィラー;および、さらに場合により、
（ｉｉｉ）反応性縮合硬化性フィルム形成性アミノシリコーンポリマーおよび反応性縮合硬化性フィルム形成性アミノシリコーンオリゴマーの少なくとも１つを含む、前記少なくとも１種の反応性縮合硬化性フィルム形成性アミノシリコーンプレポリマー；および、さらに場合により、
（ｉｖ）前記第２油相内に配置された顔料粒子；および
（ｄ）以下の少なくとも１つを含有する任意の第４区画：
（ｉ）前記第１および第２油相用の乳化剤；
（ｉｉ）水；および
（ｉｉｉ）増粘剤
（ｅ）少なくとも１種の顔料顔料を含有する任意の第５区画、および、場合により、水性または有機担体
を含む、キット。
【０４５０】
２．前記フィラーは、前記縮合硬化性フィルム形成性アミノシリコーンプレポリマーの硬化を促進するために選択または適合される、項１に記載のキット。
【０４５１】
３．前記非アミノ架橋剤は、前記プレポリマーを硬化するために適合または選択される、項１または２に記載のキット。
【０４５２】
４．前記中和された酸部分の前記酸部分は、アクリル酸およびメタクリル酸からなる群から選択される、項１〜３のいずれかに記載のキット。
【０４５３】
５．中和された酸部分を有する前記親水性ポリマー材料は、アルケン−アクリル酸コポリマー、アルケン−メタクリル酸コポリマーおよびアクリルアミド／アクリレートコポリマーからなる群から選択される、項１〜４のいずれかに記載のキット。
【０４５４】
６．前記親水性ポリマー材料は、エチレン−アクリル酸コポリマー、エチレン−メタクリル酸コポリマー、またはアクリレート／アクリルアミドコポリマーである、項１〜５のいずれかに記載のキット。
【図面の簡単な説明】
【０４５５】
本発明のいくつかの実施形態は、添付の図面を参照して本明細書に記載されている。前記説明は、前記図面と共に、本発明のいくつかの実施形態がどのように実施され得るかを当業者に明らかにする。
前記図面は、説明の理解を助けることを目的としており、本発明の基本的な理解に必要なものよりも詳細に実施形態の構造上の詳細を示すことは試みられていない。明確性のために、図中に描かれたいくつかのオブジェクトは、縮尺通りではない。
【０４５６】
【図１Ａ】図１Ａは、コーティング配合物を構成するいくつかの分散された成分の存在下における、単一の（通常、ケラチン性）繊維の概略図である。
【図１Ｂ】図１Ｂは、図１Ａのいくつかの前記成分が、どのようにして前記繊維に向かって移動し、その上に配置し得るかを表す概略図である。
【図１Ｃ】図１Ｃは、図１Ａ〜図１Ｂの前記成分が合一して、前記繊維の外面上に連続フィルムを形成したコートされた繊維を概略的に示す。
【図１Ｄ】図１Ｄは、哺乳類の毛髪の構造を拡大したスケールで概略的に示す。
【図１Ｅ】図１Ｅは、キューティクルスケールを有する毛髪繊維の上面図を概略的に示す。
【図１Ｆ】図１Ｆは、そのキューティクルスケールが塩基性ｐＨで開かれた毛髪繊維の側面図を概略的に示す。
【図２Ａ】図２Ａは、様々な分散成分の存在下における図１Ｃの前記コートされた繊維の概略図であり、前記分散成分は、中和された酸部分および場合によっては界面活性剤もしくは超湿潤剤、または増粘剤を含有する中和された酸官能化ポリマー材料を含む。
【図２Ｂ】図２Ｂは、図２Ａの前記構成要素のいくつかがどのように図２Ａの前記コートされた繊維に向かって移動し、その上に配置されているかを表す概略図である。
【図２Ｃ】図２Ｃは、図２Ａの前記コートされた繊維を概略的に示し、図２Ａの前記成分は合一し、前記コートされた繊維の前記外面に付着する連続層を形成する。
【図３】図３は本教示の様々な実施形態によるコーティングを有する繊維の断面を概略的に示す。
【図４】図４は本教示の様々な実施形態によるコーティングプロセスの簡略化した概略図を描写している。
【図５Ａ】図５Ａは本開示の一実施形態による、酸部分を有する中和された酸官能化ポリマー材料を含む水性分散液の調製を概略的に描写している。
【図５Ｂ】図５Ｂは、図５Ａに示した前記簡略化したプロセスのいくつかの実施形態で得ることができる、中和された酸官能化ポリマー材料に埋め込まれた顔料を概略的に示す。
【図５Ｃ】図５Ｃは、ポリマーによって少なくとも部分的に包まれたフレーク状顔料の概略図であり、これは、いくつかの実施形態では、中和された酸官能化ポリマー材料であり得る。
【発明を実施するための形態】
【０４５７】
本開示の態様は、人または動物の毛などの哺乳動物の毛およびその合成バージョンを含むケラチン繊維などの繊維を着色または美容処理する方法に関する。本発明の態様は、生体に付着している場合（例えば、ヘアカラーまたはまつげメイクアップ製品で実現される）および、例えばかつらの美容処理のため生体から分離している場合の哺乳動物の繊維、またはその生体から切り離された毛皮などの他のケラチン繊維の着色を包含する。さらなる態様は、前述のプロセスを可能にする組成物、およびそのような組成物を調製する方法を含む。本方法の実施を可能にし、ケラチン繊維を着色または美容処理に使用するまで組成物の適切なパッケージングを可能にするキットは、本教示のさらなる態様を表す。
【０４５８】
いくつかの実施形態では、本教示による組成物、キット、および方法のための顔料は、本明細書で詳述されるように、サブミクロン有機顔料、サブミクロン無機顔料、金属のように見える顔料などはいずれにしても、水または有機溶媒に不溶性であるだけではなく、反応性縮合硬化性アミノシリコーン反応物、中和されているか否かに関わりわりなく酸性部分を含むポリマー材料、および／または結果として生じるコーティングにさらに不溶性である。いかなる理論にも拘束されることを望むものではないが、図１Ａ〜図１Ｃは、本発明の方法の一態様の一部の根底にある原理を概略的に示していると考えられる。図１Ａは、本明細書に開示される着色またはコーティング配合物（例えば、水中油型エマルション）を構成するいくつかの分散成分の存在下の単一のケラチン繊維１０の概略図を示す。反応性縮合硬化性アミノ官能性シリコーン反応物（またはそれを含むミセルまたはエマルション液滴）１２は、円で表される。第１反応物の配合物プールは、硬化性アミノシリコーンコーティング１２を架橋することができる非アミノ官能性架橋剤１４も含み得る。このような任意の材料（または架橋剤を含有するミセルまたはエマルション液滴）１４は三角形で表される。硬化促進剤（またはそのような硬化促進剤を含有するミセルまたはエマルション液滴）１６とも呼ばれるさらなる任意の３Ｄネットワーク形成剤（例えばヒュームドシリカ）１６は星形で表される。明確にするために、いくつかの実施形態では、少なくとも１つのアミノシリコーン反応物を含有する配合物（例えば、水中油型エマルション）に任意に加えることができる分散剤および顔料粒子は示されていない。簡単にするために、図示されているすべての材料は、繊維の片面に表示される。図１Ａは、繊維を縮合硬化性アミノシリコーン配合物に最初にさらした際の状況を表していると考えられる。いくつかの実施形態では、ケラチン繊維１０は哺乳類の毛であり、その外表面は図に示されるように負に帯電している。繊維の等電点を超えるｐＨ（例えば、＞４、好ましくは＞７）を有する組成物を使用する場合、髪の表面は負に帯電するものとする。いくつかの実施形態において、縮合硬化性アミノ官能性シリコーン反応物１２は、担体に分散されると正に帯電する。例えば、アミノシリコーンプレポリマーは、ｐＨ４．０以降、等電点（通常はｐＨ１０〜１２）に達するまで正に帯電する。興味深いことに、酸性ｐＨ（十分な濃度を想定）を超えるアミン基のプロトン化により、専用のｐＨ緩衝剤がなくても、組成物を塩基性ｐＨ範囲内に維持することができる。比較的高いｐＨ（＞９）では、ヘアースケールが十分に帯電して互いに反発し、毛幹に通じるチャネルが開くことに留意されたい。スケールが持ち上がると、毛髪繊維の表面積が増加し、反応性アミノシリコーンプレポリマーのエマルションとの接触面を強化する。担体が蒸発するにつれて、コートのｐＨが徐々に低下し、毛髪のスケールが元の位置に戻り、おそらくはプロセス中にアミノシリコーンフィルムの一部を閉じ込めて、機械的連動によって髪への付着を促進すると考えられる。いくつかの実施形態では、架橋剤１４（例えば、いくつかの非アミノ材料）および／または架橋促進剤１６は、担体に分散するとそれぞれ負に帯電する。例えば、１２は、縮合硬化性アミノシリコーンモノマー、オリゴマーまたはポリマー、またはその混合物を表すことができ、それに対して非アミノ縮合硬化性モノマーまたはオリゴマーは、架橋剤１４として機能し得る。このような場合、疎水性フィラーは、架橋促進剤１６になり得る。
【０４５９】
図１Ｂは、時間とともに、どのように図１Ａの成分のいくつかが繊維に向かって移動し、これらの成分自身をこの繊維上に配置し、この配置された成分上に上述の成分のいくつかが配置されるかを示す概略的巨視的図である。このような移動は、組成物のプレポリマー（例：塩基性ｐＨで正に帯電）と毛髪繊維の表面（例：同様のｐＨで負に帯電）との間の電荷の勾配によって静電駆動されると考えられる。最初に静電相互作用に基づいて、アミノシリコーンミセルまたはそのエマルション液滴（一実施形態では正に帯電している）は、繊維１０（同じ実施形態では逆に帯電している）の表面に層１２’を形成する。同様に、非アミノ官能性縮合硬化性架橋剤（例えば、エチルシリケート）、そのミセルまたはエマルション液滴（同じ実施形態では負に帯電している）は、層１２’（同じ実施形態では逆に正に帯電している）の表面に層１４’を形成する。明確にするために、図１に１６として示す任意の硬化促進剤（例えば、ヒュームドシリカ）は、層１４'に「挿入する」ものであるが、図１Ｂから省略されている。これらの原理によれば、非イオン性ポリマーは、このような毛髪繊維への静電駆動にさらされないので、予想される毛髪繊維への付着は、もしあっても、減少すると理解される（例えば、せいぜい物理的堆積または疎水性すなわち疎水性−疎水性相互作用を可能にする程度である）ことが理解される。
【０４６０】
図１Ｃは、アミノシリコーンがコートされた繊維を形成するように、１２、１４、および１６で予め部分的に表された成分が、さらに既定の時間で、どのように融合して１つに結合するおよび／または反応して繊維の外面に連続フィルム２０を形成するかを概略的に示す。毛髪繊維上の油滴の融合によって、水性担体をコートされた繊維の外表面に向かって押しやるので、その蒸発を促進すると考えられている。本教示によれば、着色組成物による繊維のこのような予備的な湿潤は、着色方法全体に必要不可欠であると考えられている。このステップはその開始時においては本明細書では「予備硬化」と呼ばれることがある。時間の経過とともに、フィルムのアミノシリコーンは互いに架橋し、部分硬化の進行段階を経て完全硬化へとプロセスが進行する。理論に拘束されることを望むものではないが、比較的低いＭＷ（比較的低い粘度）を有するプレポリマーは、比較的高いＭＷ（比較的高い粘度）よりも毛髪繊維を十分に湿らせる可能性が高い。従って、静電結合の結果組成物の成分が繊維に十分に接近すると、酸：塩基、水素結合または実に共有結合などの追加のメカニズムが、アミノシリコーン分子の髪の表面への付着に利用可能になる場合がある。このようなプロセスは、プレポリマー分子の進行中の縮合硬化と組み合わせて、（ａ）下層の繊維への付着（「密着性」）および（ｂ）アミノシリコーンフィルムの「凝集性」をもたらすと考えられる。
【０４６１】
図には示されていないが、本発明によるアミノシリコーン組成物と組み合わせて適用される顔料粒子は、都合よくプレポリマーの成長するネットワーク内に閉じ込められる、というのはその硬化が毛髪繊維上でその場で完了するからである。このような閉じ込めによって、顔料粒子の毛髪繊維への付着を改善し、非反応性ポリマーの存在下で単なる物理的堆積によって得られるよりも長期間に亘って確実にその粒子が毛髪繊維上で保持されると考えられている。
【０４６２】
図には示されていないが、上述の例示的な実施形態に従って形成されたフィルム２０は正に帯電すると考えられる（例えば、アミン部分のプロトン化を可能にする塩基性ｐＨ下）。ポリマーは、例えば、ガラス転移温度が経時的に変化しなくなったとき、つまり実質的に安定した値に達したときに完全に硬化すると考えられ、これ以上の架橋は起こらないことを示唆している。代替としておよび追加として、アミノシリコーンポリマーは、硬化性流体中および適用可能な硬化条件下で形成できるシロキサン結合の数が経時的に実質的に変化しない場合、完全に硬化するだろう。硬化アミノシリコーンポリマー中のシロキサン結合の数は、フーリエ変換赤外（ＦＴＩＲ）分光法などの通常の分析方法によって評価することができる。
【０４６３】
本発明者らは、驚くべきことに、塩基性ｐＨ（少なくとも９．０、少なくとも９．５または少なくとも９．７５、典型的には９．０〜１１．５、９．０〜１１．０、９．５〜１１．５、９．５〜１１．０、または９．５〜１０．７）を有するＡＳ配合物（例えば、水中油型エマルション）を適用することで、ＡＳフィルムの毛髪表面への密着性をかなり高めることができることを見出した。理論に拘束されることを望むものでないが、本発明者らは、このような塩基性ｐＨで、毛髪繊維１０のキューティクルスケール３０（図１Ｅの上面図に概略的に示し、正確な比率ではない）が開くと考えている。これにより、アミノシリコーンの一部が、開いたキューティクルスケール３０の「真下」の領域に接触できる（図１Ｆ、正確な比率ではない）。続いて、ｐＨが低下した後（例えば、揮発性塩基の蒸発により）、毛髪のキューティクルスケールは通常閉じた、重なり合う構成に戻り、それによりアミノシリコーンフィルム２０の部分を機械的に捕捉または保持し、アミノシリコーンフィルムの密着性を強化する。アミノシリコーンフィルムのこのような機械的トラッピングは、「機械的なマクロ接着」または単に「マクロ密着」と呼ぶ場合がある。
【０４６４】
さらに、水中油型エマルションのこのような塩基性ｐＨは、コートされている毛髪繊維と反応性アミノシリコーンプレポリマーの液滴との電荷の差をさらに増加させると考えられている。塩基性ｐＨでは、組成物のプレポリマー（アミン官能基によりカチオン性）は正に帯電し、一方毛髪繊維の表面は同様のｐＨで負に帯電する。これらの原理によれば、アニオン性および非イオン性ポリマーは、毛髪繊維へのこのような静電駆動にさらされず、予想される毛髪繊維への付着は、たとえあるとしても、結果的に減少すると理解される（例えば、せいぜい物理的堆積または疎水性−疎水性相互作用を可能にする程度である）ことが理解される。
【０４６５】
説明したとおり、コートまたは着色される繊維基質（例えば、ケラチン繊維、天然（native）であっても、例えばブリーチにより前処理されていても、または本教示に従ってコートされていても）およびその基質（これらの組成物の活性成分を含む）処理によるコーティングまたは着色配合物の総電荷の相対的な極性はこのような配合物によるその基質の初期湿潤を促進すると考えられている。従って、いくつかの実施形態では、後続のコーティングが所望される場合、その後続の組成物（例えば、酸性ポリマー材料の水性分散液）はそのコートされた基材の極性と反対の極性を有し得る。従って、本説明では、負に帯電した毛髪繊維を最初にフィルム形成性アミノシリコーン配合物でコートして、正に帯電したアミノシリコーンフィルムが得られる場合、現在正に帯電した基質は、全体として負に帯電した後続組成物で引き続きコートすることができる。しかし、反対の極性は必須ではないので、代替実施形態では、所望により後続のコーティングは同様の極性（正または負）を有することができ、全体の電荷は類似または異なる。
【０４６６】
コートされている表面とそれをコートしている液滴または粒子の相対電荷は、帯電したポリマー形成性材料の繊維への移動が進むにつれて減少する勾配を形成することを容易に理解することができる。説明に役立つ実例として、負に帯電した人の毛髪と正に帯電したアミノシリコーンプレポリマーの液滴を仮定すると、最初は、正の液滴を負の毛髪に駆動する大きな勾配がある。毛髪が正の液滴でコートされるにつれて、その電荷が増加するため、追加の正に帯電した液滴を毛髪に向かって駆動することができなくなるまで周囲の液滴を繊維に向かって駆動する勾配が減少する。上記の理論に拘束されることを望むものでないが、本方法のプロセスは自己終端性であると考えられている。帯電種の移動が、毛髪繊維上の静止層とバルク液滴との間の反発力が先の引力に打ち勝つポイントに達するとすぐに、フィルムは自己終端する。
【０４６７】
いったん駆動勾配がなくなると、この自己終端プロセスは、通常コーティングの制御されない厚さにつながる材料の絶え間ない蓄積を有利に防ぐ。極端な場合、絶え間なく材料が堆積することで、実用性のない分離できない毛髪塊を増大させる。より許容できる状況では、材料の蓄積を防ぐことはできないが、コーティングを中断し、この望ましくないプロセスで液体架橋された毛髪繊維はたいてい激しいコーミングにより個別化することができるが、このようなもつれを解くプロセスは。外観不良および／または弱められた機械抵抗／もしあればカラーコーティングの付着に終わる。有利なことに、本教示による自己終端プロセスは、適度な厚さのコーティングをもたらし、これにより、コートされた毛髪を個々の繊維で分離したままにし、互いにくっつかなくすることができる。コートの厚さは、エマルションの液滴のサイズを介して制御できる（例えば、手動振とうすることで容易に形成されるＤｖ５０が１〜２μｍの液滴は、０．５〜１μｍの厚さのコートを生成する）。
【０４６８】
アミノシリコーンポリマーの最初のコートによって正に帯電した毛髪繊維が負に帯電したポリマー−埋め込み顔料粒子のターゲットになる場合、同じ原理が逆に当てはまると見なされる。
【０４６９】
ＡＳフィルムの上でおよびこのＡＳフィルムを包み込むこのポリマー層の形成には、駆動力が必要である。理論に限定されることを望むものではないが、本発明者らは、本発明の様々な方法において、中和された酸部分を有するポリマー材料を外部アミノシリコーン表面に運ぶための初期駆動力には、アミノシリコーンフィルム上および内部に配置された正に帯電した官能アミン基と、水性分散液内の分散ポリマー粒子内の負に帯電した官能基（例えば、カルボキシル部分）との間静電引力が含まれるまたは主に含まれると考える。この静電引力は、塩基性ｐＨで高められる。
【０４７０】
発明者らは、この静電引力により駆動される分散ポリマー粒子がアミノシリコーンフィルム表面に到達し、そこでこのポリマー粒子の外表面近くでこのフィルムに面する負に帯電した官能基が、このフィルム、従って下層の繊維を包み込むようにアミノシリコーンフィルムの外面に配置された正に帯電した官能性アミン基に結合すると考えている。（下層のアミノシリコーンフィルムに対して）この外側のポリマーフィルムは、都合の良いことに自己終端性であり得る。再び、理論に制限されることを望まないが、発明者らは、分散した負に帯電したポリマー粒子が、アミノシリコーンフィルムの全体的な正電荷に引き付けられ続け、ポリマー粒子の多層がこの正電荷に関わるようになり得ると考えている。しかし、分散液の「バルク」内のポリマー粒子は、これらのポリマー粒子の負電荷によって反発されるため、（実質的にアミノシリコーンフィルムに関して本明細書で上述したとおり）静電駆動による蓄積は徐々に停止する。そのため、このポリマー層の蓄積も自己終端性である。
【０４７１】
ポリマー粒子が融合するにつれて、下層のアミノシリコーンフィルム上に連続したポリマーフィルムが生じる。液体担体（例えば、水）および塗布前にポリマー材料を中和した揮発性アルカリ剤の蒸発により、フィルム形成が進行する。揮発性塩基（例えば、アンモニア）の漸進的な蒸発により、外側コートのｐＨは時間とともに低下し、高分子材料の酸部分は水素を含む共役形に変換され、フィルムの耐水性が次第に向上する。高分子フィルムの機械的特性も改善される。
【０４７２】
長期間（例えば、１２から３６時間）にわたって、毛髪繊維とアミノシリコーンフィルムとの間の追加の結合が有利に起こる場合がある、および／または下層のアミノシリコーンフィルムへのポリマーフィルムのさらなる付着が生じ得る。
【０４７３】
図１Ｄは、図１Ａで提供される哺乳類の体毛繊維１０の表面を表す概略的な拡大図である。体毛のフィラメントまたは繊維の外側は、キューティクル細胞で構成されている。これらの細胞は多層膜を有し、その最外層は細胞膜複合体５０である。細胞膜複合体は、キューティクルのＡ層の外表面２５に付着した高密度タンパク質マトリックス３０と、第１末端（通常は脂肪酸末端であるが、これに限らない）でタンパク質マトリックス３０に結合している脂肪酸鎖を有する脂質層４０とを含み、反対側の遊離末端で、タンパク質マトリックス３０から離れて延びている。これらの脂肪酸鎖は体毛の疎水性（および潤滑性）に寄与する。
【０４７４】
細胞膜複合体５０の高さは、１０ｎｍ未満、通常は約５〜７ｎｍであり得る。本発明者らは、特に細胞膜複合体５０の脂肪酸鎖の隣接する自由端間の狭い開口部（約２ｎｍ）を考慮すると、粘性物質、立体障害物質、または負に帯電した液滴が、キューティクルのＡ層の外表面２５向かって、または外表面２５へ細胞膜複合体５０を浸透するのを、大いに妨げ得ることを認めた。本発明者らは、粘性ポリマー材料を利用する様々な利点にもかかわらず、このような材料は粘性が低いモノマーおよび／またはオリゴマー対応物に対して永続的ヘアカラーを実現するのに著しく適さない場合があると考えている。
【０４７５】
再び、理論に限定されることを望むものではないが、本発明者らは、本教示によるアミノシリコーン配合物（例えば、液体エマルション）が脂肪酸鎖４０の疎水性上面４２に認め得るほどに接触するためにはアミノシリコーン液滴（または配合物粒子）は十分に疎水性である必要があると考えている。さらに、この疎水性は、脂肪酸鎖４０の表面に配置された空気を移動させる助けとなり、このことは、それらの間の浸透を可能にするためにも必要である。
【０４７６】
湿潤プロセスは、アミノシリコーンの正に帯電したアミン部分と髪の表面のさまざまな負に帯電した対応物との間の電荷相互作用によって駆動し得る。このような駆動は、湿潤液と湿潤面の表面エネルギーのギャップによっても評価することができる。ケラチン基質の表面エネルギーしかない表面エネルギーを有するアミノシリコーンが有利であるとみなされる。例えば、未処理の損傷していない人の毛髪は通常２４〜２８ｍＮ／ｍの表面エネルギーを有するが、処理された毛髪は３８〜４７ｍＮ／ｍの範囲であり得る。
【０４７７】
その結果として、アミン価、またはより一般的には、アミノシリコーン反応物の電荷密度が特に重要であると思われる。アミノシリコーン反応物のアミン価は一般に製造業者より供給されるが、例えばＡＳＴＭ Ｄ ２０７４−０７に記載されているように、標準的な方法によって個別に得ることができる。調査対象の材料１０ｇを中和するのに必要な０．１Ｎ ＨＣｌのミリリットル量を単位として得ることができる。
【０４７８】
この電荷関係は、必要な粘度、表面張力、およびアミノシリコーン反応物の立体障害の欠如と相まって、細胞膜複合体５０内または細胞膜複合体５０内奥深くでの反応物の「ピンニング」を可能にする。このようなピンニングは永続性という点では甚だしく不十分な場合があるが、反応物の少なくとも部分的な硬化を可能にする（例えば、細胞膜複合体５０の突出要素内および周囲のシロキサン架橋結合の３Ｄネットワークの形成）。
【０４７９】
いくつかの実施形態によれば、縮合硬化性フィルム形成性アミノ官能性シリコーン反応物は、約１００から約１００，０００の範囲の平均分子量を有する。典型的には、モノマーは約１００〜約６００の範囲のＭＷを有し、オリゴマーは約２００〜約２，０００の範囲の平均ＭＷを有し、ポリマーは少なくとも約２，０００の平均ＭＷを有し、いくつの実施形態では最大で５０，０００である。
【０４８０】
いくつかの実施形態によれば、縮合硬化性アミノ官能性シリコーン反応物は、配合物中のエマルションでは、２００ｎｍから１００μｍ、または２００ｎｍから５０μ、または２００ｎｍから２５μｍ、または１μｍから２０μｍ、または２００ｎｍから１μｍ、または０．５μｍから５μｍ、または０．７μｍから３μｍ、または１μｍから２．５μｍ、または１μｍから１０μｍの範囲の平均サイズ（Ｄｖ５０）を有するエマルション液滴を形成する。
【０４８１】
液滴のサイズおよび／または液滴の母集団のサイズの均一性は、任意の所望の乳化方法を選択することにより、例えばプロセスに費やされるエネルギーとその持続時間を調整することにより変更できる。低エネルギープロセス（例えば、混合物を手動で振とうする）は、１〜５μmの範囲の液滴を提供するのに十分であり得るがサイズが不均一な場合がある。中程度のエネルギープロセス（例えば、遊星遠心ミルを使用）は、より均一な集団を提供し得、そのサイズは継続時間と速度によって調整することができる（例えば、短時間の場合は１０〜２０μmの範囲の液滴を提供する）。高エネルギープロセス（例えば、超音波破砕装置を使用）は、サブミクロン範囲の液滴を迅速に提供し得る。
【０４８２】
有利なことに、アミノシリコーンの正に帯電したコートによって湿らされた毛髪繊維は互いに反発するので、隣接する繊維間に液体架橋はあり得ず、従って毛髪塊が防止され、繊維は個別のままである。
【０４８３】
理論に拘束されることを望まないが、比較的低いＭＷ（比較的低い粘度）を有するプレポリマーは、比較的高いＭＷ（比較的高い粘度）より、十分に毛髪繊維を湿らせる見込みがより高いと考えられる。従って、静電結合によって組成物の成分が繊維に十分に接近すると、追加のメカニズム、例えば酸：塩基水素結合または共有結合までもが、アミノシリコーン分子の毛髪表面への付着に利用可能になる場合がある。このようなプロセスは、プレポリマー分子の進行中の縮合硬化と組み合わせて、（a）下層の繊維への付着（「接着性」）および（b）アミノシリコーンフィルムの「凝集性」をもたらすと考えられる。
【０４８４】
本発明によるアミノシリコーン組成物と組み合わせて適用される顔料粒子は、有利には、プレポリマーの成長するネットワーク内に捕捉され、その硬化は、毛髪繊維上でその場で完了する。このような閉じ込めによって、顔料粒子の毛髪繊維への付着は改善し、非反応性ポリマーの存在下での単なる物理的堆積によって得られるよりも長期間に亘ってそうした粒子が確実にその繊維上で保持されると考えられている。顔料分散剤を使用する場合、顔料粒子は最初に顔料分散剤によって部分的に包み込まれ、周囲のアミノシリコーンマトリックスとの界面を形成すると考えられている。
【０４８５】
いくつかの実施形態によれば、反応性縮合硬化性アミノ官能性シリコーン反応物は、配合物の総重量の約０．００１〜２０重量％の範囲の濃度で存在する（例えば、水中油型エマルション）。例えば、配合物の総重量の約０．００５〜１０重量％、約０．００５〜５重量％、約０．００５〜２．５重量％、または０．０１〜１重量％。
【０４８６】
いくつかの実施形態によれば、反応性縮合硬化性アミノ官能性シリコーン化合物の濃度は、油相の少なくとも４５重量％、少なくとも５５重量％、少なくとも６０重量％、または少なくとも６５％、および場合により、５０〜１００重量％、５０〜９５重量％、５０〜９０重量％、５０〜８５重量％、５０〜８０重量％、５５〜９５重量％、５５〜８５重量％、６０〜９５重量％、６０〜８５重量％、６５〜９５重量％、６５〜９０重量％、または７０〜９５重量％の範囲内である。
【０４８７】
いくつかの実施形態によれば、アミノシリコーンオイルの総濃度は、最大で油相の３０重量％、最大で２０重量％、最大で１５重量％、最大で１０重量％、または最大で５重量％である。
【０４８８】
いくつかの実施形態によれば、非アミノシリコーンオイルの総濃度は、最大で油相の１５重量％、最大で１２重量％、最大で１０重量％、最大で７重量％、または最大で５重量％である。
【０４８９】
いくつかの実施形態によれば、少なくとも１つのコーティング組成物は、サブミクロン顔料粒子をさらに含む。このような場合、サブミクロン顔料粒子は、有機顔料、例えばペリレン顔料；フタロシアニン顔料;キナクリドン顔料;およびイミダゾロン顔料から成る群から選択される有機顔料を含むことができる。
【０４９０】
いくつかの実施形態によれば、サブミクロン顔料粒子は、無機顔料、例えば、二酸化チタン、カドミウムスルホセレニド、酸化鉄、バナジン酸ビスマス、チタン酸コバルト、ナトリウムアルミノスルホシリケート、鉄−マグネシウム−チタニウム混合酸化物から成る群から選択される無機顔料を含む。
【０４９１】
いくつかの実施形態において、サブミクロンの有機または無機顔料（またはその組み合わせ）は、色付与剤の機能を果たす。サブミクロン顔料は、光吸収顔料または単に吸収顔料と呼ばれることもある。
【０４９２】
いくつかの実施形態によれば、着色組成物のサブミクロン顔料は、化粧品用の以下のＥＵ承認色から成るグループから選択される有機または無機顔料である：
CI 10006, CI 10020, CI 10316, CI 11680, CI 11710, CI 11725, CI 11920, CI 12010, CI 12085, CI 12120, CI 12370, CI 12420, CI 12480, CI 12490, CI 12700, CI 13015, CI 14270, CI 14700, CI 14720, CI 14815, CI 15510, CI 15525, CI 15580, CI 15620, CI 15630, CI 15800, CI 15850, CI 15865, CI 15880, CI 15980, CI 15985, CI 16035, CI 16185, CI 16230, CI 16255, CI 16290, CI 17200, CI 18050, CI 18130, CI 18690, CI 18736, CI 18820, CI 18965, CI 19140, CI 20040, CI 20470, CI 21100, CI 21108, CI 21230, CI 24790, CI 26100, CI 27755, CI 28440, CI 40215, CI 40800, CI 40820, CI 40825, CI 40850, CI 42045, CI 42051, CI 42053, CI 42080, CI 42090, CI 42100, CI 42170, CI 42510, CI 42520, CI 42735, CI 44045, CI 44090, CI 45100, CI 45190, CI 45220, CI 45350, CI 45370, CI 45380, CI 45396, CI 45405, CI 45410, CI 45430, CI 47000, CI 47005, CI 50325, CI 50420, CI 51319, CI 58000, CI 59040, CI 60724, CI 60725, CI 60730, CI 61565, CI 61570, CI 61585, CI 62045, CI 69800, CI 69825, CI 71105, CI 73000, CI 73015, CI 73360, CI 73385, CI 73900, CI 73915, CI 74100, CI 74160, CI 74180, CI 74260, CI 75100, CI 75120, CI 75125, CI 75130, CI 75135, CI 75170, CI 75300, CI 75470, CI 75810, CI 77000, CI 77007, CI 77266, CI 77267, CI 77268:1, CI 77891, CI 77947, ラクトフラビン、キャラメル、カプサンチン、カプソルビン、ビートルートレッド、アントシアニン、ブロモチモールブルー、ブロモクレゾールグリーン、およびアシッドレッド195。
【０４９３】
いくつかの実施形態によれば、任意の着色組成物のサブミクロン顔料は、化粧品用の以下の米国認定有機色からなる群から選択される：D&C ブラック No. 2, D&C ブラック No. 3, ＦＤ＆Ｃ ブルー No. 1, D&C ブルー No. 4, D&C ブラウン No. 1, FD&C グリーン No. 3, D&C グリーン No. 5, D&C グリーン No. 6, D&C グリーン No. 8, D&C オレンジ No. 4, D&C オレンジ No. 5, D&C オレンジ No. 10, D&C オレンジ No. 11, FD&C レッド No. 4, D&C レッド No. 6, D&C レッド No. 7, D&C レッド No. 17, D&C レッド No. 21, D&C レッド No. 22, D&C レッド No. 27, D&C レッド No. 28, D&C レッド No. 30, D&C レッド No. 31, D&C レッド No. 33, D&C レッド No. 34, D&C レッド No. 36, FD&C レッド No. 40, Ext. D&C バイオレット No. 2, FD&C イエロー No. 5, FD&C イエロー No. 6, D&C イエロー No. 7, Ext. D&C イエロー No. 7, D&C イエロー No. 8, D&C イエロー No. 10 and D&C イエロー No. 11。
【０４９４】
いくつかの実施形態では、サブミクロンの有機または無機顔料は、着色効果の代わりに、またはそれに加えて、特別な視覚効果を提供します。特殊効果には、非限定的な例として、蛍光効果、光輝効果、真珠光沢効果、真珠光沢効果、およびりん光効果が含まれる。これらの効果は、通常の照明の下で見ることができるか、または照明条件、観察角度などの特殊な観察条件を必要とする（またはさらに増加する）場合がある。例えば、蛍光色素は紫外線（ＵＶ）にさらされたとき可視化し得るかまたは蛍光効果を提供し得る。スペクトルのもう他端にあるアップコンバート顔料は、近赤外（ＮＩＲ）光を可視（ＶＩＳ）光に変換できる発光材料である。あまり典型的ではない着色を提供する追加の着色剤には、非限定的な例として、温度の変化の結果としてサーモクロミック顔料または染料を含む組成物が色を変えることができる該サーモクロミック顔料または染料、および色がｐＨによって変更されるｐＨ依存性顔料が挙げられる。
【０４９５】
アミノシリコーンエマルション中に存在する場合、前述の顔料のいずれも、顔料の任意の所望の特性（例えば、視覚効果、化学的安定性、分散性、電荷、繊維に付着する能力、アミノシリコーンマトリックスと相互作用する能力など）をさらに改善するために、例えば有機剤でさらに表面処理することができる。本明細書で表面処理技術を詳述する必要はなく、表面処理顔料が必要な形態で市販されている場合がある（例えば、非イオン性、陽イオン性、陰イオン性、または正に帯電した、負に帯電した、または実質的に帯電していない）。一実施形態では、顔料粒子は、表面上にアミノシリコーンの３Ｄネットワークの形成中に顔料とそれを捕捉するアミノシリコーンプレポリマーとの間の相互作用を改善するように（例えば、酸基により）表面処理することができる。
【０４９６】
本発明で使用される色付与剤は顔料であり、特定の場合に（例えば、着色のために）任意に染料と組み合わせたり、置き換えたりすることができる。しかしながら、染料が組成物または顔料コートへの色付与剤として使用される場合でも、それらは酸化染料ではない。いくつかの実施形態では、本教示による組成物は、酸化染料、および非限定的な例として染料カプラーおよび酸化剤（例えば、過酸化水素顕色剤）を含む酸化染料と組み合わせて従来使用される化学薬品を実質的に含まない。
【０４９７】
いくつかの実施形態では、以下のセクションで詳述するように、無機顔料は、サブミクロン範囲よりも大きいサイズ範囲で本教示によるコーティング組成物、キットまたは方法で使用することができる。このような無機顔料は、金属、合金またはその酸化物でできているか、または上述の同じ金属材料でコートされた基材（マイカ、シリカ、ホウケイ酸塩、プラスチック、さらには金属など）に基づく多層顔料として形成される。例えば、マイカコアまたはシリカコアを有する多層顔料は、外観を提供するマイカコートフレークまたはシリカコートフレークとも呼ばれ、コート（例えば、化学蒸着（ＣＶＤ）または物理蒸着（ＰＶＤ）によって適用されることがある）。これらの顔料は、通常、金属的な外観、またはこのような特殊効果を提供するため、化学タイプに関係なく、金属顔料または金属様顔料と総称される。
【０４９８】
上記のメタリック顔料のいくつかは、広範囲の光反射を提供する場合があるが、他のものは、より具体的な狭い範囲の波長またはさらに単一波長を反射し得る（例えば、干渉顔料）。このような狭い範囲の波長を反射する顔料には、例として、金属、合金またはその酸化物の薄層でコートされたマイカ顔料が含まれる。本明細書で使用される「反射顔料」という用語は、少なくとも１つの波長を反射することができる任意の金属顔料を包含する。いくつかの実施形態では、反射顔料はさらに着色されて、光反射効果に加えて着色効果を提供する。
【０４９９】
いくつかの実施形態において、反射顔料は、アゾ染料（カラーインデックス（Ｃ．Ｉ．）リアクティブイエロー４など）；アントラキノン染料（Ｃ.Ｉ.リアクティブブルー１９など）;およびフタロシアニン染料（Ｃ.Ｉ.ディレクトブルー８６など）から成る群から選択される染料で着色される。
【０５００】
いくつかの実施形態では、金属顔料は、アルミニウム、銅、亜鉛、鉄、チタン、金、または銀、およびこれらの金属の合金、例えば真鍮、青銅、または鋼鉄合金からなる群から選択される。いくつかの実施形態では、金属顔料は、オキシ塩化ビスマス、二酸化チタンでされたマイカおよびシリカ、二酸化ケイ素、酸化鉄、酸化クロム、酸化亜鉛、酸化アルミニウム、および二酸化スズからなる群から選択される。いくつかの実施形態では、金属顔料は、染料またはサブミクロン顔料でさらにコートされて、例えば、フタロシアニンブルーまたはシンクアジア（登録商標）レッドでコートされたアルミニウム顔料などの着色効果をさらに提供または高める。いくつかの実施形態では、アルミナ、シリカ、ホウケイ酸カルシウムナトリウムまたはホウケイ酸カルシウムアルミニウム、およびアルミニウムなどの合成基材に基づく多層顔料が提供される。
【０５０１】
いくつかの実施形態では、１マイクロメートルを超える少なくとも１つの寸法を有することに加えて、メタリック顔料は、都合の良いことにフレーク状または小板形状を有する。
【０５０２】
粒子（例えばサブミクロン（吸収）顔料、金属（反射）顔料、補強フィラーなど）はその形態に応じては、長さ、幅、厚さ、直径、またはそのＸ−、Ｙ−Ｚ−寸法の代表的な測定値によって特徴付けることができる。通常、そのようなサイズは粒子の母集団の平均として当該材料の製造業者によって提供される。このようなサイズは、顕微鏡検査や動的光散乱（ＤＬＳ）など、当技術分野で周知の任意の手法によって測定できる。ＤＬＳ手法では、粒子は同等の挙動の球体に近似され、サイズは流体力学的直径で得られる。ＤＬＳでは、母集団のサイズ分布を評価することもできる。同じことが液滴にも当てはまり、例えば、通常はすべて球状の形状を有するエマルション液滴またはミセルの特性評価を支援することができる。本明細書で使用する場合、例えば１μｍ以下のサイズを有する粒子は少なくとも１つの１μｍ以下、場合により形状に応じて２つまたはさらに３つの寸法を有する。例として５μｍ以下のサイズを有するエマルション液滴に関する場合、液滴は５μｍ以下の平均直径（Ｄｖ５０）を有すると理解される。
【０５０３】
必須ではないが、任意の特定の種類の粒子またはエマルション液滴は、均一な形状および／または母集団の中央値に対して対称分布内および／またはこの特定の種類の比較的狭いサイズ分布内であり得ることが好ましい。以下において、および文脈からそうでないことが明確でない限り、用語「粒子」は、固体粒子（例えば、顔料など）および液体小滴（例えば、エマルション小滴、ミセルなど）の両方を指す。
【０５０４】
次の２つの条件の少なくとも１つが当てはまる場合、粒度分布（ＰＳＤ）は比較的狭いと言われる。
Ａ）粒子の９０％の流体力学的直径と粒子の１０％の流体力学的直径との差が、１５０ｎｍ以下、または１００ｎｍ以下、または５０ｎｍ以下で、数学的に以下のように表すことができる：（Ｄ９０−Ｄ１０）≦１５０ｎｍなど、および／または
Ｂ）ａ）粒子の９０％の流体力学的直径と粒子の１０％の流体力学的直径との差と、ｂ）粒子の５０％の流体力学的直径の比が２．０未満、１．５未満、または１．０未満であり、数学的に次のように表すことがでる：（Ｄ９０−Ｄ１０）／Ｄ５０≦２．０など。
【０５０５】
Ｄ１０、Ｄ５０、およびＤ９０は母集団内の粒子数によって評価することができ、その場合（ＤＮ１０、ＤＮ５０、およびＤＮ９０として示される場合がある）、または粒子の体積（Ｄｖ１０、Ｄｖ５０、Ｄｖ９０として示される場合がある）。前述の測定値は、調査対象のサンプルが適切に流体である場合はＤＬＳ技術によって、調査対象の粒子が乾燥状態の場合は顕微鏡によって得ることができる。本明細書で使用する場合、「平均測定粒子サイズ」または単に「平均粒子サイズ」とも呼ばれるＤ５０は、考慮される粒子およびその媒体に最も適した測定方法に応じて、Ｄｖ５０（ＤＬＳなどによって）または粒子のスケールで分析するように構成される顕微鏡の視野で見出だされる粒子の体積平均サイズのことを指し得る。従って、Ｄ９０は、調査対象の母集団の９０％に当てはまる測定値に関わるため、Ｄｖ９０としてＤＬＳ手法で評価できる「主要な測定粒子サイズ」または単に「主要な粒子サイズ」とも呼ばれる。
【０５０６】
前述のように、特定の適用では、このような比較的均一な分布は必要ない場合がある。例えば、サブミクロン顔料または金属顔料粒子の比較的不均一なサイズの母集団を有することにより、それによって形成されるコーティングにおいて、比較的小さな粒子が、比較的大きな粒子によって形成される隙間に存在することが可能になり、結合して、比較的均一なコーティングを提供する。
【０５０７】
粒子は、アスペクト比、すなわち、粒子の最小寸法と、その形状に関連する、最小寸法に直交する最大平面内の最長寸法または等価直径との間の無次元比によって特徴付けることができる。等価直径（Ｄｅｑ）は、その最大の直交面の最長寸法と最短寸法の算術平均によって定義される。ほぼ球形の粒子とその中のエマルション液滴は、約１：１のアスペクト比で特徴付けられるが、棒状粒子はより高いアスペクト比を有することができ、フレーク状粒子は最大で１：１００、またはさらにそれ以上のアスペクト比を有することができる。
【０５０８】
そのような特徴的な寸法は、通常上記粒子の供給業者によって提供され、特に数ミクロンの粒子または約２００ｎｍまでの寸法推定値については特に光学顕微鏡を含む顕微鏡検査、２００ｎｍ未満の寸法を有するより小さな粒子については走査電子顕微鏡ＳＥＭ（ＳＥＭは特に平面寸法に適している）および／または本明細書ではナノ粒子またはナノサイズ粒子とも呼ばれるサブミクロン粒子の厚さおよび長さ（長さ）寸法については（好ましくは）集束イオンビームＦＩＢなどの当技術分野で周知の方法によって、複数の代表的な粒子で評価することができる。母集団を正確に特徴づけることができる代表的な粒子、または代表的な粒子のグループを（例えば、直径、最長寸法、厚さ、アスペクト比、および粒子の同様の特性測定値などによって）選択しながら、より統計的なアプローチが望まれ得る場合があることが理解されるであろう。粒子サイズの特性化に顕微鏡検査を使用する場合、画像取得機器の視野（例えば光学顕微鏡、ＳＥＭ、ＦＩＢ−ＳＥＭなど）は全体として分析される。典型的には、倍率は、少なくとも５個の粒子、少なくとも１０個の粒子、少なくとも２０個の粒子、または少なくとも５０個の粒子が単一の視野内に配置されるように調整される。当然、視野は顕微鏡分析の当業者によって評価される代表的な視野でなければならない。そのような視野内の上述の粒子群を特徴付ける平均値は、体積平均によって得られる。そのような場合、Ｄｖ５０＝Σ［（Ｄｅｑ（ｍ））３／ｍ］１／３、ここでｍは視野内の粒子の数を表し、総和はｍ個の粒子すべてに対して行われる。上述のように、そのような方法が研究対象の粒子のスケールまたはその媒体を考慮して選択される技法である場合、上述の測定値はＤ５０ということができる。
【０５０９】
いくつかの実施形態によれば、サブミクロン顔料は、平均して、最大で１，０００ｎｍ、最大で７５０ｎｍ、最大で５００ｎｍ、最大で２５０ｎｍ、最大で１５０ｎｍ、または最大で１００ｎｍのＤｖ５０で、および任意で、少なくとも１０ｎｍ、少なくとも２５ｎｍ、または少なくとも５０ｎｍのＤｖ１０を有する粒子を含む。いくつかの実施形態では、サブミクロン顔料粒子は、少なくとも１０ｎｍのＤｖ１０と最大で２，５００ｎｍのＤｖ９０の間に含まれる範囲、または少なくとも２５ｎｍのＤｖ１０と最大で１，５００ｎｍのＤｖ９０の間に含まれる範囲、または少なくとも５０ｎｍのＤｖ１０と最大で１，０００ｎｍのＤｖ９０の間に含まれる範囲にある。
【０５１０】
いくつかの実施形態によれば、サブミクロン顔料は、最大で１，０００ｎｍ、最大で７５０ｎｍ、最大で５００ｎｍ、最大で２５０ｎｍ、最大で１５０ｎｍ、または最大で１００ｎｍのＤｖ９０、および任意で、最大で３００ｎｍ、最大で２５０ｎｍ、最大で２００ｎｍ、最大で１５０ｎｍ、最大で１００ｎｍ、または最大で７５ｎｍのＤｖ５０を有する粒子を主に含む。いくつかの実施形態において、サブミクロン顔料粒子は、少なくとも１０ｎｍ、少なくとも２５ｎｍ、または少なくとも５０ｎｍのＤｖ１０を有する。いくつかの実施形態では、サブミクロン顔料粒子は、少なくとも１０ｎｍのＤｖ１０と最大で１，０００ｎｍのＤｖ９０の間に含まれる範囲、または少なくとも２５ｎｍのＤｖ１０と最大で７５０ｎｍのＤｖ９０の間に含まれる範囲、または少なくとも２５ｎｍのＤｖ１０と最大５００ｎｍのＤｖ９０の間の範囲にある。
【０５１１】
いくつかの実施形態によれば、本明細書に開示されるアミノシリコーン配合物またはキットは、架橋剤、例えば、反応性シリコーンのすべての非アミノ反応性基を介して反応することができる有機ケイ素化合物、およびメルカプト基、エポキシ基またはアクリレート基を含む架橋剤をさらに含む。
【０５１２】
一般に、架橋剤は、アミノシリコーンネットワークをもたらすオリゴマーおよびポリマーのネットワークを形成するための少なくとも３つの反応基を含む。
【０５１３】
有機ケイ素架橋剤は加水分解性基（Ｙ）を有さなければならない。
加水分解後、得られたシラノール基は、反応性アミノシリコーンポリマーと縮合反応を受けてシロキサン結合を生じる。
【０５１４】
縮合硬化性アミン-シリコーンモノマー、オリゴマー、またはポリマーは以下を含有し得る：
−四官能性加水分解性基であり、例えば、ＳｉＹ４などのＱ単位（ＳｉＯ４／２）を有するシランから成る
−または三官能性の加水分解性基であり、ＲａＳｉＹ３のような式ＲａＳｉＯ３／２のＴ単位を有するシランまたはシロキサンオリゴマーから成る
−または二官能性加水分解性基であり、架橋剤が合計で少なくとも３つの加水分解性基を有する限り、Ｒｂ２ＳｉＹ２のような式Ｒｂ２ＳｉＯ２／２のＤ単位を有するシランまたはシロキサンオリゴマーから成る、
−または架橋剤が合計で少なくとも３つの加水分解性基を有する限り、Ｍ単位を有する単官能性加水分解性基、
ここで加水分解性基（Ｙ）は
−アルコキシ（例えば、メトキシ、エトキシ、プロポキシ、イソプロポキシ、メトキシエトキシなど）
−オキシム（例えば、メチルエチルケトオキシム）
−アシルオキシ（例えば、アセトキシ）
から選択することができ、
ここで、ＲａおよびＲｂ置換基は
−Ｃ１−Ｃ６またはＣ１−Ｃ４アルキル基、
−アルケニル基（ビニル、アリル等）、
−アミノアルキル基（アミノプロピルＮＨ２（ＣＨ２）３などのモノアミノ：アミノエチルアミノプロピルＮＨ２（ＣＨ２）２ＮＨ（ＣＨ２）３などのジアミノ、またはトリアミノ）
−エポキシ基（例えば、グリシドキシプロピル）
−アクリレート基（例えば、メタクリロキシプロピル）
−メルカプト基（例えば、メルカプトプロピル）
から選択される。
【０５１５】
いくつかの実施形態によれば、縮合硬化性アミノシリコーンモノマー、オリゴマーまたはポリマーは、架橋剤中の加水分解性基および／またはシラノールの総量が少なくとも３つであるという条件で、Ｑユニット、Ｔユニット、ＤユニットおよびＭユニットの少なくとも１つを含む分岐または直鎖ポリオルガノシロキサンであり得るので、３Ｄネットワークの形成が可能になる。架橋剤の混合物が使用される場合、混合物の少なくとも1つの架橋剤は、合計で少なくとも３つの加水分解性基および／またはシラノールを含まなければならない。
【０５１６】
いくつかの実施形態によれば、第１反応物は、（例えば、架橋剤となる）アミノシリコーンタイプではない縮合硬化性モノマーまたはオリゴマーを含むことができる。例えば、縮合硬化性モノマーまたはオリゴマーは、テトラエチルシリケート（ＣＡＳ番号７８−１０−４）、約２０８のＭＷおよび１．３８２の屈折率（ＲＩ）を有する３＋Ｓｉｌモノマーなどのエチルシリケート；完全加水分解時の二酸化ケイ素含有量が約４０〜４２％のエボニック社のダイナシラン（登録商標）４０（〜７５０のＭＷおよび〜１．３９７のＲＩを有する３＋Ｓｉｌ分子）、コルコート（登録商標）エチルシリケート４８、完全加水分解時の二酸化ケイ素含有量が約４８％の３＋Ｓｉｌエチルシリケートオリゴマー（ＣＡＳ番号１１０９９−０６−２）などのポリ（ジエトキシロキサン）オリゴマー;テトラプロピルオルトシリケート（ＣＡＳ番号６８２−０１−９）、〜２６４のＭＷおよび〜１．４０１のＲＩを有する３＋Ｓｉｌモノマーなどのプロピルシリケート；ポリ（ジメトキシシラン）（ＣＡＳ番号２５４９８−０２−６）、〜１０６のＭＷおよび〜１．４００のＲＩを有する３＋Ｓｉｌオリゴマー；エボニック社製３−グリシジルオキシプロピルトリメトキシシラン、陰イオンエマルション中に４０％の多官能性ポリカルボジイミドを有するカルボジライトエマルションＥ−０５、および１００％の多官能性ポリカルボジイミドを有するカルボジライトＶ０２−Ｂであり得る。上述の非アミノモノマーまたはオリゴマーアルキルシリケート架橋剤はそれ自体通常親水性であるが、ポリマーマトリックス中にこれらが相対的に非常に少ない量で存在するので、硬化性水中油型エマルションまたは硬化アミノシリコーンフィルムの全体的性質は、ポリマー形成性アミノシリコーンモノマー、オリゴマーおよび／またはポリマーによって影響されるように、疎水性のままである。
【０５１７】
いくつかの実施形態によれば、ポリマー形成性アミノシリコーン反応物は、アミノプロピルトリエトキシシラン（ＣＡＳ番号９１９−３０−２）、〜２２１のＭＷ、〜４５０のアミン価および〜１．４２２のＲＩを有する縮合硬化性３Ｓｉｌアミノシリコーンモノマー（例えば市販のダイナシラン（登録商標）ＡＭＥＯなど）、ビス（３−トリエトキシシリルプロピル）アミン（ＣＡＳ番号１３４９７−１８−２）、〜４２６のＭＷ、〜２３５のアミン価および〜１．４２６のＲＩを有するの３＋Ｓｉｌ縮合硬化性アミノシリコーンモノマー（ＳＩＢ１８２４．５として市販されているものなど）、（1-（3-トリエトキシシリル）プロピル）−２,２−ジエトキシ−１−アザ−２−シラシクロペンタン（ＣＡＳ番号１１８４１７９−５０−７）〜３８０のＭＷ、〜２６３のアミン価および〜１．４３２のＲＩを有する３＋Ｓｉｌ縮合硬化性アミノシリコーンモノマー（ＳＩＴ８１８７．２として市販されているものなど）、またはその混合物（ダイナシラン（登録商標）ＳＩＶＯ ２１０など）であり得る。他の適当なポリマー形成性アミノシリコーン反応物は、ＫＦ−８５７、ＧＰ−１４５、ＧＰ−３４、ＧＰ−３９７、ＧＰ−６５７、ＧＰ−８４６、ＫＦ−８６２、ＳF １７０６、ＴＳＦ ４７０３、ＴＳＦ ４７０７、ＴＳＦ ４７０８、ＯＦＸ ８６３０、ＯＦＸ ８８２２、ダイナシラン（登録商標）１１４６、ＳＩＯ６６２９．１、ＤＭＳ−Ｓ１２、ＡＴＭ１３２２、ビス[メチルジエトキシシリル−プロピル]アミン、ジエトキシジメチルシラン、および上述のものと同等の市販品を含む群から選択することができる。このようなアミノシリコーンモノマーまたはオリゴマーは、アミノシリコーンフィルムの構成要素（すなわち、縮合硬化性プレポリマー）として、またはこのような構成要素のための架橋剤と見なされる場合がある。
【０５１８】
いくつかの実施形態によれば、適当な顔料分散剤には、例えば、ＢＹＫ社のＢＹＫ ＬＰＸ ２１８７９、ジェネシーポリマー社のＧＰ−４、ＧＰ−６、ＧＰ−３４４、ＧＰ−８５１、ＧＰ−９６５、ＧＰ−９６７、およびＧＰ−９８８−１などのシリコーンアミン、エボニック社のＴｅｇｏ（登録商標）ＲＣ９０２、Ｔｅｇｏ（登録商標）ＲＣ９２２、Ｔｅｇｏ（登録商標）ＲＣ １０４１、Ｔｅｇｏ（登録商標）ＲＣ １０４３などのシリコーンアクリレート、信越社のＸ−２２１６２やＸ−２２３７０などのカルボン酸機能を有するＰＤＭＳシリコーン、ジェネシーポリマー社製のＧＰ−２９、ＧＰ−３２、ＧＰ−５０２、ＧＰ−５０４、ＧＰ−５１４、ＧＰ−６０７、ＧＰ−６８２、およびＧＰ−６９５などのシリコーンエポキシ、またはエボニック社製のＴｅｇｏ（登録商標）ＲＣ １４０１、Ｔｅｇｏ（登録商標）ＲＣ １４０３、Ｔｅｇｏ（登録商標）ＲＣ １４１２が挙げられる。
【０５１９】
いくつかの実施形態によれば、適当な非反応性シリコーン材料は、ＧＰ−９６５、ＧＰ−９６７、ロードシル（ブルーシル）２１６４２、ＳＩＤ ２６５０−Ｄ５、ワッカーフィニッシュ ＷＲ １１００またはシルテック（登録商標） Ｅ−２１５４である。
【０５２０】
いくつかの実施形態によれば、架橋剤は、１０００ｇ／ｍｏｌ未満の分子量を有する非アミノシリコーンであるので、反応性縮合硬化性フィルム形成性非アミノシリコーンモノマーを含むか、主に含むか、またはそれから成る。いくつかの実施形態において、非アミノ架橋剤の総濃度は、最大で油相の３５重量％、最大で３０重量％、最大で２０重量％、最大で１５重量％、最大で１０重量％、または最大で5重量％である。
【０５２１】
いくつかの実施形態によれば、前記油相内の反応性縮合硬化性フィルム形成性アミノシリコーンプレポリマー；アミノおよび非アミノシリコーンオイル；非アミノ架橋剤;および任意の顔料粒子および前記顔料粒子用の分散剤を含む反応性フィラーの合計濃度は、総組成物の重量の少なくとも９０重量％、少なくとも９３重量％、少なくとも９５重量％、少なくとも９７重量％、少なくとも９８重量％、少なくとも９５重量％である。
【０５２２】
いくつかの実施形態によれば、顔料粒子は、下層の顔料の視覚効果を妨げない化学コートでさらにコートされる。そのような化学コートは、酸化防止特性、または他の望ましい特性、例として分散性、安定性、繊維、電荷に付着する能力、および顔料活性および意図された効果を改善させる同様の特性を提供するなど、顔料に対する保護をもたらすことができる。例えば、化学コートは、オレイン酸、ステアリン酸などの脂肪酸、アクリルポリマー、シランポリマーまたはアミノシランポリマーなどの接着促進ポリマーコート、および顔料の分野で知られているそのような化学コートであり得る。
【０５２３】
他の実施形態では、例えば、顔料がフレーク状の金属顔料（例えば、マイカまたはガラスフレーク、２〜２０μmの範囲の平均最大寸法を有する）である場合、化学コートによって視覚効果をもたらし、そのコーティングは例えば、二酸化チタンまたは酸化鉄などの金属酸化物であり得る。
【０５２４】
いくつかの実施形態によれば、水中油型エマルションは好ましくはグリフィンスケールで１２〜１８、１２〜１７、１２〜１６、１２〜１５または１３〜１６の間の親水親油バランス（ＨＬＢ）値を有する非イオン性乳化剤の存在下で調製される。は１３〜１６。エマルションは、当業者に知られている複数の乳化技術により調製することができる。手動での振とうで十分な場合もあるが、２，３例を挙げるとボルテックスミキサー、オーバーヘッド撹拌機、磁気攪拌機、超音波分散機、高せん断ホモジナイザー、超音波破砕装置、および遊星遠心ミルなどの様々な機器を使用でき、通常水相中の油滴のより均一な母集団を提供する。エマルションは、その調製後、またはそれが適切に安定した状態である期間内に容易に適用することができる。例えば、油滴がその所望のサイズ範囲内にあり、かつ乳化されたアミノシリコーンプレポリマーが反応性のままである限り、エマルションを適用することができる。コートの厚さは液滴の平均直径に比例すると考えられているため、薄いコートを所望する場合は大きすぎる液滴を避けるべきであるが、一方で、小さすぎる液滴は望ましい視覚効果を実現するのに十分なサイズの顔料粒子を埋め込むことができない。この時間は、エマルションの構成成分とそれぞれの量によって異なり、乳化剤があると通常その時間を延長する。いくつかの実施形態において、エマルションを、その乳化から最長で３０分以内、または最長で２０分以内、最長で１０分以内、または最長で５分以内に毛髪繊維につける。
【０５２５】
いくつかの実施形態によれば、コーティング組成物（例えば、アミノシリコーン配合物または酸性ポリマー材料を含む水性分散液）の水性担体は、少なくとも６０重量％の液体担体を含み、または少なくとも６５重量％、または少なくとも７０重量％、または少なくとも７５重量％、または少なくとも８０重量％、または少なくとも８５重量％、または少なくとも９０重量％、または少なくとも９５重量％の水を含む。いくつかの実施形態では、水および任意の乳化剤の総濃度は、水相の重量の少なくとも９０重量％、少なくとも９５重量％、少なくとも９７重量％、少なくとも９９重量％である。
【０５２６】
これらのコーティング組成物のいずれかの顔料の量および／またはその密度が高い場合、液体担体は主に水を含むが、もっぱら水は全組成物の３０重量％を構成し得るだけである。
【０５２７】
いくつかの実施形態によれば、アミノシリコーン配合物のｐＨは、約４から約１１．５、約６から約１１．５、約７．５から約１０．５、約８から約１１、または約９から１１の範囲である。
【０５２８】
いくつかの実施形態によれば、アミノシリコーンコーティング組成物の粘度は、２５℃で約１〜約２，０００ミリパスカル秒、例えば２５℃で約１０〜約５００ミリパスカル秒の範囲にある。
【０５２９】
いくつかの実施形態によれば、本教示によるコーティング組成物（またはその調製および使用を可能にするキット）は、分散剤、ｐＨ調整剤、防腐剤、殺菌剤、防カビ剤、粘度調整剤、増粘剤、キレート剤、ビタミンおよび香水から成る群から選択される少なくとも１つの添加剤をさらに含む。適用方法に応じて、追加の薬剤が必要になる場合がある。例えば、組成物を推進スプレーとして適用する場合は、推進剤を追加することができる。
【０５３０】
いくつかの実施形態によれば、コーティング組成物は、ペースト、ゲル、ローション、およびクリームから成る群から選択される形態である。
【０５３１】
コーティング特性、例えば髪の表面に硬化したポリマーの存在（ＤＳＣで検出可能なガラス転移温度の存在により判定することができる）、または特定の化学部分の存在（例えば、ＦＴＩＲ分光法を含む適当な分析方法により判定することができる）は、毛髪繊維に付着した状態でコートを直接分析することによって、またはコートを事前に分離して実験施設内で分析することによって検出することができる。別法として、繊維をコートしていない組成物自体の測定を生体内で行うことができる。
【０５３２】
いくつかの実施形態によれば、繊維はケラチン繊維であり、特に哺乳類の毛である。いくつかの実施形態では、毛は人の毛髪または動物の毛であり、毛は体毛、顔の毛（例えば、口ひげ、あごひげ、まつげおよび眉を含む）または頭髪から選択される。さらなる実施形態では、毛は、人または対照動物の身体または頭皮に付着している。人の毛髪は、いかなる人種（ヨーロッパ、アジア、アフリカなど）、および天然であろうと人工的であろうと、ストレート、ウェーブ、カーリー、またはキンキーなどのいかなるタイプであってもよい。被験者に付着していない人間の髪の毛は、かつら、ヘアエクステンション、まつげエクステなどに見つけることができる。いくつかの実施形態では、哺乳類の毛繊維は、乾燥しているか、湿っていないか、または事前に染色されている。いくつかの実施形態では、哺乳類の毛繊維は、予め脱脂されておらず、予めシャンプーされておらず、予めブリーチしていない。
【０５３３】
図２Ａは、様々な分散成分の存在下の分散液からの図１Ｃのアミノシリコーンコート繊維２１の概略図であり、その分散成分は中和された酸部分２２を有する酸官能化ポリマー材料および界面活性剤または超湿潤剤２４を含む。
【０５３４】
図２Ｂは、図２Ａの成分のいくつかがどのように図１の被覆繊維２１に向かって移動し、その上に、超湿潤性界面活性剤の層２４’および酸性ポリマー材料の層２２’として配置されるかを表す概略図である。２２’および２４’は説明を簡単にするために、個々の層として示されているが、成分とコートされた繊維との実際の接触は、他の配置を想定することができる。酸で中和された部分の負電荷は、コートされた繊維２１の表面の正電荷に引き付けられ得るので、その結果（概略的に）示されるように層が形成され得る。
【０５３５】
図２Ｃは、図２Ａのコートされた繊維を概略的に示し、図２Ｂの構成要素は融合して、コートされた繊維２１の外面に付着する連続層６０を形成する。
【０５３６】
図３は本方法の様々な実施形態に従ってコートされた繊維の断面を概略的に示す。毛髪繊維１０は、アミノシリコーンフィルムにより形成された第１コート２０ａでコートされている。第２コート６０ａが第１コート２０ａに付着し、この第２コートは中和可能な酸部分を有するポリマー材料で形成されている。層２０ｂは任意の第３コートを示しており、これは組成が第１コート２０ａと同様であり得る。いくつかの実施形態では、コア繊維１０の表面上の任意の第３層は、６０ｂによって示される通りであってよく、これは、組成が第２コート６０ａと同様であり得る。他の実施形態では、任意の第３コートは、２０ｂで示される通りであってよく、この第３コートは、６０ｂで示されるように、第４コートによってさらに任意にコートされる。説明を簡単かつ明瞭にするために、アミノシリコーンフィルムでは任意である顔料７０は、任意の第３および第４コートから省略されている。任意の固体三次元（３Ｄ）ネットワークフォーマー８０は、第１アミノシリコーンコート２０ａ、または２０ｂによって示されるような同様の組成の任意の後続のコートに見つかり得る。
【０５３７】
図４は、本教示によるコーティングプロセスの様々な実施形態で使用され得る様々なステップを簡略図として簡潔に要約している。第１ステップ４０５では、少なくとも１つの縮合硬化性アミノシリコーン反応物を含む水中油型エマルションが個々の繊維の外面に塗布される。塗布工程４０５の継続時間によって通常アミノシリコーン反応物の少なくとも部分的な縮合硬化が可能になり、少なくとも部分的に硬化したアミノシリコーンフィルムを形成する。いくつかの実施形態では、少なくとも部分的な硬化は、周囲温度よりも高く、通常４５℃未満の温度、より典型的には最高で４０℃、最高で３５℃、最高で３０℃または最高で２５℃の乾燥温度で熱を加えることにより促進することができる。エマルションの塗布に続いて、例えば、過剰なエマルションを除去するために、繊維を任意選択で洗浄することができる４１０。あるいは、エマルションがコートされた繊維は、事前の洗浄ステップ４１０なしで、直接乾かすことができる４１５。さらに別の方法では、エマルション４０５の塗布に続いて、繊維の洗浄４１０、次いで乾燥４１５の両方を行うことができる。エマルションの塗布に続いて行われる任意のステップの数および同一性に関わりなく、このようなステップの後の繊維は、少なくとも部分的に硬化したアミノシリコーンフィルムによって「最初にコートされた」と見なされるであろう。次に、水性分散液が最初にコートされた繊維に塗布され４２０、この水性分散液は、中和された酸部分を有するポリマー材料を含む。水性分散液の塗布４２０に続いて、繊維は任意に洗浄４２５、直接乾燥４３０、または洗浄４２５その後乾燥４３０の両方を行うことができる。水性分散液の塗布後に行われる任意のステップの数および同一性とは無関係に、このようなステップの後の繊維は、ポリマーフィルムによって「二番目にコートされた」とみなされるであろう。一実施形態では、コーティングプロセスは、通常少なくとも洗浄ステップ４２５の後のこの段階で終了してもよい。しかしながら、さらなるコートを同様に繊維に加えてもよく、ポリマーフィルムによる第２コートはそのような後続コーティングのための下層を形成する。
【０５３８】
第１の選択肢では、新たな下層を上記のプロセスに付すことができ、ここで、後続のエマルションの塗布４０５および水性分散液の塗布４２０によって追加のコートが形成され４４０、本明細書で説明するように、このようなステップの後にはそれぞれ任意の洗浄４１０および／または４２５および／または乾燥４１５および／または４３０が続く。
【０５３９】
第２の選択肢では、新しい下層を直接同じまたは異なるポリマーフィルムでさらにコートすることができる。この目的のために、本明細書で説明するように、繊維上の下層の表面に水性分散液を塗布することができ４２０、このような塗布には任意の洗浄４２５および／または乾燥４３０が続く。
【０５４０】
簡略化した図４では、少なくとも２つのコート４４０をさらに塗布する、または１つのコート４５０をさらに塗布する選択肢が、任意の乾燥ステップ４３０によって生じる乾燥繊維に対して実行されるものとして示しているが、これを限定と解釈する必要はない。例えば、任意の洗浄工程４２５から生じる洗浄された繊維上に、さらなるコートを形成することができる４４０。
【実施例】
【０５４１】
実施例１：アミノシリコーンエマルションの調製
バイアルで、ボルテックスジェニー２ミキサー（サイエンティフィックインダストリーズ社製（米国））を使用して、以下を約５秒間混合した。
ジェネシーポリマー社(米国)より供給された、反応性縮合硬化性アミノシリコーンポリマー、ＧＰ−３９７（１１６のアミン価、３，７５４ｇ／ｍｏｌ以下の分子量を有する２Ｓｉｌポリマー）６ｇ。
ジェレスト社（米国）より供給された、シリコーン溶媒、〜３７１のＭＷおよび〜１．３９８のＲＩを有するデカメチルシクロペンタシロキサン（Ｄ５；ＣＡＳ番号５４１−０２−６）４ｇ。
エボニックインダストリーズ社（ドイツ）より供給されたアミノ官能性シラン架橋剤、ダイナシラン（登録商標）ＳＩＶＯ２１０（第一級および第二級アミノアルキルエトキシシランを含み、約３７０の推定アミン価を有する縮合硬化性モノマーのブレンド）４ｇ。
得られた架橋性アミノシリコーンブレンドを、本明細書ではアミノシリコーンブレンド（ＡＳＢ）と呼ばれる透明な溶液を形成するまでＱ７００超音波破砕装置（Ｑソニカ社、（米国））の最大振幅の３０％で１５秒間超音波処理した。
【０５４２】
別の容器で、０．０６ｇのポリオキシエチレン（２０）ソルビタンモノオレイン酸エステル界面活性剤（シグマ−アルドリッチ社（米国）より供給されたツィーン（登録商標）８０、ＣＡＳ番号９００５−６５−６、グリフィンスケールで１５．０のＨＬＢ値を有する）を５９．９ｇの脱イオン水に添加することにより、０．１重量％の乳化剤分散液を調製した。透明で均一な界面活性剤溶液が得られるまで、それらを手動で振とうした。
【０５４３】
特に明記しない限り、アミノシリコーンエマルション（ＡＳＥ）は、０．１２ｇのＡＳＢの澄んだ混合物を６０ｇの０．１重量％界面活性剤溶液に加え、均一なエマルションが得られるまでＱ７００破砕装置の最大振幅の５０％で１５秒間超音波処理することによって調製した。得られたエマルション液滴の平均サイズ（Ｄｖ５０）は、レーザー回折粒子サイズ分析器（マルバーンインスツルメンツ社のマスターサイザーＷＡ ２００３（英国））を使用して測定し、サブミクロンであることがわかった。ＡＳＥは構成成分を含み、最終的に結合して互いに反応し、このエマルションでコートされている繊維上にアミノシリコーンのフィルムを生成し得るが、このような反応は液体組成物では有意なレベルでは生じなかった。エマルションではさまざまな成分が互いに反発する傾向があり、ＡＳＥの調製後少なくとも１時間は、液体媒体での重合を防止または低減すると考えられる。
【０５４４】
特に明記しない限り、以下の例で第１コートが実施例１に記載されていると通りと言われている場合、それはＡＳＢ中にケイ素系材料としてＧＰ−３９７、Ｄ５およびダイナシラン（登録商標）ＳＩＶＯ２１０を含む先の代表的なＡＳＥのことをいう。
追加の適当なＡＳＥは、縮合硬化性アミノシリコーンポリマーＧＰ−３９７を（a）アミン／アルコキシ官能性シリコーンポリマーＧＰ−６５７（５４のアミン価および約３，７００ｇ／ｍｏｌの分子量を有する３＋Ｓｉｌ分子）、または（b）ＧＰ−１４５（１１のアミン価および約１８，０００ｇ／ｍｏｌの分子量を有する２Ｓｉｌポリマー）、両方ともジェネシーポリマー社（米国）より供給される、または（ｃ）ＫＦ−８５７（１２７のアミン価および約１．４１２のＲＩを有する２Ｓｉｌポリマー）、信越化学社から購入、で置き換えることによって同様に調製することができる。
【０５４５】
追加の適当なＡＳＥは、乳化剤がなくても同様に調製することができ、ＡＳＢの成分は自己乳化可能である。このようなＡＳＢの例を、５０重量％のダイナシラン（登録商標）ＳＩＶＯ２１０を、２７.７重量％のＧＰ−９６７、５．５５重量％のＧＰ−９６５および１６．６６重量％のヘキサメチルジシロキサン（Ｍ２； ＣＡＳ Ｎｏ.１０７−４６−０）と混合することにより調製した。ＧＰ−９６７およびＧＰ−９６５はジェネシーポリマー社（米国）より供給されている。前者は、化学名１，３−ビス（３−アミノプロピル）テトラメチルジシロキサンで２４８．５の分子量を有するアミノシリコーンオリゴマーで、後者は約１０００の分子量および２００のアミン価を有するアミノシリコーンオリゴマーである。ＧＰ−９６７とＧＰ−９６５は縮合硬化性部分を欠いているため、アミノシリコーンオイルということができる。６０ｍＬの蒸留水中のアミノシリコーンオイルと担体の混合物に０．２ｇの上述のアミノシリコーンモノマーブレンドを混合することにより、アミノシリコーンエマルションを調製した。
【０５４６】
縮合硬化性アミノシリコーンモノマーダイナシラン（登録商標）Ｓｉｖｏ２１０（７３重量％）をアミノシリコーンオイル（ＧＰ−９６７およびＧＰ−９６５、それぞれ総ブレンドの２０重量％および７重量％）と混合することにより追加のＡＳＢを調製した。０．２ｇのこの油相ＡＳＢを６０ｍＬの水性形態に加えた。最初の参照サンプルでは、ＡＳＢを普通の蒸留水に加えた。追加のサンプルでは、最初に水担体に増粘剤を追加し、その後、ＡＳＢをゲル状の水性担体に加えた。蒸留水の重量あたり０．５重量％のポリクオタニウム７（ＰＱ−７）と０．１重量％のポリクオタニウム１０（ＰＱ−１０）を添加することにより、第１の増粘した水性担体を調製した。ポリクオタニウムの命名は、化粧品トイレタリー香水協会（ＣＴＦＡ）によってほとんどのカチオン性コンディショニングポリマーに割り当てられているとおりである。ＰＱ−７はアクリルアミド・ジアリルジメチルアンモニウムクロライド共重で、ＰＱ−１０は四級化ヒドロキシエチルセルロースで、どちらもダウ社より供給されている。０．１重量％のベネセル（登録商標）Ｋ２００Ｍ（アシュランド）より供給されているヒドロキシプロピルメチルセルロース）を先の０．５重量％のＰＱ−７および０．１重量％のＰＱ−１０にさらに添加することにより、第２の増粘した水性担体を調製した。より多くの増粘剤、すなわち蒸留水の重量あたり０．５重量％のベネセル（登録商標）Ｋ２００Ｍ、０．５重量％のＰＱ−１０および２．５重量％のＰＱ−７を加えることにより、第３の増粘した水性担体を調製した。異なる混合物の様々な増粘剤は、通常、先の混合物が均一に溶解するとすぐに、攪拌条件下で一度に添加した。
【０５４７】
３つのすべての増粘サンプルと水性対照を油相混合物と手動で振とうし、同じＡＳＢから生じた３種類４つのＡＳＥ形態を得た。参照サンプル（水中のＡＳＢ）および増粘サンプルの粘度は、２５℃で、ＨＡＡＫＥ（登録商標）ＭＡＲＳ（登録商標）ＩＩＩ スピンドルＣ６０を備えたレオメーターを用いて３０ｓｅｃ−１のせん断速度で測定した。参照サンプルは約０．８９ミリパスカル秒の粘度を有していたが、増粘した対応物はそれぞれ約２０．１ミリパスカル秒（ＰＱ−７＋ＰＱ−１０）の粘度、約５６．７ミリパスカル秒（ＰＱ−７＋ＰＱ−１０＋０．１重量％ベネセル（商標）Ｋ２００Ｍ）の粘度および約２０００ミリパスカル秒（ＰＱ−７＋ＰＱ−１０＋０．５重量％ベネセル（商標）Ｋ２００Ｍ）の粘度を有していた。本明細書に開示されるように、４つのサンプルすべてが毛髪染色実験に使用され、同様に満足のいく着色を提供した。
【０５４８】
実施例２：ポリマー−埋め込み顔料の調製
工程１：中和可能な酸部分を有するアルケンコポリマーへの顔料の配合
エチレン−アクリル酸（ＥＡＡ）またはエチレンメタクリル酸（ＥＭＡＡ）コポリマーに以下のように、顔料を重量比あたりの重量１：２〜１：４で埋め込んだ。表１に記載した顔料を、それぞれ表中に示した量で、プリマコール（登録商標）５９８０Ｉ（供給業者ダウケミカル社（米国）によって求められた、２０重量％のアクリル酸含有量を有するＥＡＡコポリマー）と共に内部の油循環によって約１５０℃に加熱した混練ロールを有する３本ロールミル（ミキシングミルモデル００、セーリングインターナショナル社（中国））に投入した。この混練ロールからＥＡＡ−顔料ペーストを再投入し、剪断し、約１０分間混合した（全体で１０サイクルの粉砕）。溶融混練配合プロセスの終わりに、比較的乾燥したＥＡＡ顔料のストライプ状の複合材料を、はさみで約０．５ｃｍのエッジを有する小さく平たい正方形に切断した。この複合材料の平たい正方形をコーヒー豆粉砕機（デロンギアプライアンシズ、エッセエッレエッレのＫＧ４０（イタリア））中、ＥＡＡ−埋め込み顔料が約数ミリメートルの直径の顆粒粉末を形成するまで液体窒素を用いた低温条件下でさらに粉砕した。顔料の名称から明確でない場合、その顔料が提供する色を、次の表の括弧内に示す。
【０５４９】
【表１】
2020512989.tif 000002
【０５５０】
混練ロールの温度を約１００℃に設定したことを除き、表２に記載した顔料をプリマコール（登録商標）５９９０Ｉ（供給業者、ダウケミカルカ社（米国）によって求められた２０．５重量％のアクリル酸含有量を有するＥＡＡコポリマー）と共に、表中に示した量でそれぞれ別々に投入し、配合し、先に詳述したとおりＥＡＡ−埋め込み顔料の粉末を形成した。顔料の供給業者を示す列では、クロノスはクロノスインターナショナル社を表し、オリオンはオリオンエンジニアードカーボン社を表す。
【０５５１】
【表２】
2020512989.tif 000003
【０５５２】
また表２の品目３、６および１９を同量さらに別のＥＡＡ共重合体に配合した。すなわち、プリマコール（登録商標）５９９０Ｉをヌクレル（登録商標）２８０６に置き換えた。ヌクレル（登録商標）２８０６は、供給業者、デュポン社（米国）によって求めた１８．０重量％のアクリル酸含有量を有するＥＡＡコポリマーである。ヌクレル（登録商標）２８０６に埋め込まれた顔料を調製するための混練温度は、約１５０℃であった。
【０５５３】
供給業者から提供された酸価１６０〜１８０ｍｇＫＯＨ／ｇに基づいて計算した、約２１．５重量％のアクリル酸含有量を有するＢＡＳＦ社製の第４ＥＡＡコポリマールワックス（登録商標）ＥＡＳ−５を用いて表３に記載した顔料を同表に記載したそれぞれの量で配合した。ルワックス（登録商標）ＥＡＳ−５に埋め込まれた顔料を調製するための混練温度は１８０℃であった。
【０５５４】
【表３】
2020512989.tif 000004
【０５５５】
約２０重量％のアクリル酸含有量を有するハネウェルインターナショナル社製の第５ＥＡＡコポリマー、Ａ−Ｃ（登録商標）５１８０に、クロモフタル（登録商標）バイオレットＫ５８００を４：１の重量比、約１３０℃の混練温度で配合した。
【０５５６】
中和可能な酸部分がメタクリル酸単位である第６コポリマーを試験した。すなわち、デュポン社製で、約１５重量％のメタクリル酸含有量を有するＥＭＡＡコポリマーであるヌクレル（登録商標）９６０に、ヘリオゲン（登録商標）ブルーＤ７０８６を１９：１の重量比、約１４０℃の混練温度で配合した。
【０５５７】
中和可能な酸部分がアクリルアミド共重合体にアクリル酸とメタクリル酸の両方の単位を含む第７コポリマーを試験した。すなわち、アクゾノーベル社製で１３３ｍｇＫＯＨ／ｇの酸価を有するポリマーであるオクチルアクリルアミド／アクリレートコポリマー（ＡＡＡ）ダーマクリル（登録商標）７９に顔料ユニピュアレッドＬＣ３０７９（センシエント（登録商標）コスメティックテクノロジーズ）またはクロモフタル（登録商標）バイオレットＤ５８００を４：１の重量比、約２００℃の混練温度で配合した。
【０５５８】
さらに、２つのコポリマーを等量で共混練した。中和可能な酸ポリマーの混合物には、ヌクレル（登録商標）２８０６（１８重量％のアクリル酸を含むＥＡＡコポリマー）およびヌクレル（登録商標）９６０（１５重量％のメタクリル酸を含むＥＭＡＡコポリマー）が含まれていた。コポリマーのブレンドに、顔料ヘリオゲン（登録商標）ブルーＤ７０８６を１９：１の重量比、約１３０℃の混練温度で配合した。
【０５５９】
工程２：ポリマー−埋め込み顔料の水酸化アンモニウムによる中和：
各ポリマー−埋め込みカラーサンプル（プリマコール（登録商標）５９８０Ｉに配合した表１の品目１〜８、プリマコール（登録商標）５９９０Ｉに配合した表２の品目１〜２２、ヌクレル（登録商標）２８０６を配合した表２の品目３、６および１９およびルワックス（登録商標）ＥＡＳ−５に配合した表３の１〜７）について、（ステップ１で説明したとおり調製した）ＥＡＡ−埋め込み顔料の粉末２０ｇを５００ｍＬガラスビーカーに入れ、１８０ｍＬの脱イオン水を加えた。分散液を、加熱プレート（フライドエレクトリック社、イスラエル）を使用して５０℃に加熱しながら、高せん断ミキサー（Ｌ５Ｍ−Ａ、シルバーソンマシーン社製（米国））を使用して３，０００ｒｐｍで１０分間混合した。温度は、標準の科学水銀温度計（Ｓｉ−Ｍａｄａ社製（イスラエル））を使用して測定した。加熱した分散液に、顔料が埋め込まれたＥＡＡポリマーを中和するために、５ｍＬの水酸化アンモニウム（２５重量％）（ＮＨ４ＯＨ、ＣＡＳ Ｎо.１３３６−２１−６、シグマアルドリッチ社、米国）を添加した。混合物を同じ条件で約２０分間混合を継続しながら８０℃（または高分子材料の軟化温度を超える他の適切な温度）までさらに加熱した。次に、中和反応を完了するために、５ｍＬの水酸化アンモニウム（２５重量％）をＥＡＡ−埋め込み顔料の少なくとも部分的に中和された分散液にさらに加えた。すなわちダーマクリル（登録商標）７９に埋め込まれた５ｇのユニピュアレッド７９またはクロモフタル（登録商標）バイオレットＤ５８００を５ｍＬの水酸化アンモニウム（２５重量％）と混合し、記載の通り進行することによってＡＡＡ−埋め込み顔料を同様に分散し中和した。
【０５６０】
ＥＭＡＡコポリマー、またはＥＭＡＡとＥＡＡのブレンドに配合した顔料は、以下の変更を加えて同様に中和した。ＥＭＡＡが単独のコポリマーまたはＥＡＡとのブレンドの一部であるかどうかに関わりなく、１０ｇのＥＭＡＡ−埋め込み顔料を２ｇの水酸化アンモニウム（２５重量％）と２ｇのモノエタノールアミン（フィッシャー実験室等級）を用いて中和した。
【０５６１】
中和可能な酸部分、すなわちＥＡＡ、ＥＭＡＡ、ＡＡＡおよびそのブレンドを有する上述のポリマーの実施例の中和プロセス中に、０．１ｍＬの分散液のサンプルを採取し、凝集体の有無を視覚的に評価するために２枚のスライドガラスの間に置いた。凝集体が存在する場合、追加の塩基（例えば、水酸化アンモニウム（２５重量％）または炭酸カリウム）を分散液に導入し、その後、より長時間混合した。
【０５６２】
本明細書に提示される非限定的な例において、水酸化アンモニウムのアルカリ溶液は、場合によっては、ＥＡＡ、ＥＭＡＡまたはＡＡＡコポリマーまたはそのブレンドの水分散性を促進すると考えられている。簡単にするために、上述のように別々にまたは一緒に使用できるＥＡＡ／ＥＭＡＡ／ＡＡＡコポリマーは、中和プロセスの後、中和または中和された酸性ポリマー材料（そのような用語のポリマーおよびコポリマー変異体を含む）と呼ぶこともできる。
【０５６３】
中和プロセスの終わりに、ポリマー−埋め込み顔料分散液を得た。これらの分散液は塩基性ｐＨ条件下で安定しており（例えば、経時的に同様のＰＳＤを示し、比較的一定の電荷を保持したなど）、このような安定性は追加の分散液がなくても認められた。一般に、本明細書に記載の例示的な顔料を埋め込んでいる様々なポリマーの分散粒子は、サブミクロン範囲（例えば、Ｄｖ５０＜１μｍ）の中央値、典型的にはその範囲の下端の、ＤＬＳによって評価されるＤｖ５０値が５００ｎｍ未満、２５０ｎｍ未満、または１００ｎｍ未満のサイズ分布を示した。実例としては、クロモフタル（登録商標）Ｋ５８００を埋め込んでいる中和されたヌクレル（登録商標）９６０の分散粒子は約２００ｎｍのＤｖ５０を示し、ユニピュアレッドＬＣ３０７９を埋め込んでいる中和されたダーマクリル（登録商標）７９の分散粒子は約５０ｎｍのＤｖ５０を示した。
【０５６４】
いくつかの実施形態によれば、中和された酸部分を有し、顔料を埋め込んでいるポリマー材料の分散液は帯電し、陰性度が少なくとも−１０ｍＶ、少なくとも−２０ｍＶ、少なくとも−４０ｍＶ、または少なくとも−６０ｍＶであり、陰性度が最大で−１００ｍＶ、または−８０ｍＶである負の表面ゼータ電位を有する。
【０５６５】
顔料を１：４の重量比で含む着色されたポリマー塊を（水酸化アンモニウムで）中和し、５０重量％のプリマコール（登録商標）５９９０Ｉと５０重量％のルワックス（登録商標）ＥＡＳ−５を含むコポリマーのブレンドに分散することにより調製した水性分散液のゼータ電位を評価した。０．０５重量％の固体材料を含む希釈サンプルのゼータ電位値を折りたたまれた毛管セルＤＴＳ１０７０を備えたゼータサイザーナノＺ（マルバーン・インストゥルメント社製）を使用して測定した。試験した分散液は、中和された酸性ポリマーの分散粒子に組み込まれた顔料のみが異なり、それ以外は同様であったので、分散顔料の名前による結果を以下に示す。クロモフタル（登録商標）バイオレットＫ５８００を顔料として含む分散液では、−５５ｍＶのゼータ電位を生じ、ジアセタニルイエローＨＴＴ８３１８Ｃを含む分散液は−５０ｍＶのゼータ電位を有し、ヘリオゲン（登録商標）グリーンＫ８７３０を含む分散液は−５４ｍＶのゼータ電位を有し、ヘリオゲン（登録商標）ブルーＤ７０７９を含む分散液は−３５ｍＶのゼータ電位を有し、ヒューコレッド３１２２０１を含む分散液は−５０ｍＶのゼータ電位を有し、オリオンブラックＦＷ１８２を含む分散液は−２７ｍＶのゼータ電位を有し、ホスタパーム（登録商標）オレンジＧＲを含む分散液は−４５ｍＶのゼータ電位を有していた。
【０５６６】
中和されたポリマーの分散ビーズ内の顔料粒子の存在を倍率１００倍の光学顕微鏡によって確認した。種々の分散液中のＥＡＡ／ＥＭＡＡ／ＡＡＡ−埋め込み顔料の固形分は、典型的には９．０重量％〜１１．０重量％の範囲であった。必要に応じて、蒸発を補償するために、または特定の固形分（例えば、１０．０重量％）に達するために脱イオン水を加えた。分散液のｐＨは、通常約７．５〜１１．０、９．０〜１１．０、または約９．５〜１０．５の範囲であった。
【０５６７】
より高い酸価を有する中和可能なポリマーと比較して、より低い酸価を有するポリマー材料に、より少ない量の顔料を添加すべきであると考えられている。いずれにしても、本発明者らは、中和に続いてポリマー−埋め込み顔料の水性分散性を確保するためにそのような基の一部が中和後利用可能なままでなければならないため、顔料添加の程度は、それを配合する酸基を有するポリマーの最大能力に到達または接近すべきではないと考えている。酸部分の一部は顔料親和性基として機能し、ポリマー材料に埋め込まれている顔料と結合していると想定される。
【０５６８】
本発明者らは、酸部分を欠くポリマー材料を含む分散液を同様に調製し（そして着色について試験した）、この対照ポリマーは既知の水分散性顔料親和性ポリマーである。対照ポリマー（イースタンケミカル社によりイースタンＡＱ（登録商標）ポリマーとして商品化されている変性ポリエステル）に顔料を首尾よく配合し、それを水に粒子状に分散させたが、得られた水性分散液は、下層の縮合硬化したアミノシリコーンフィルムに付着することができる外側のコートを形成できなかった。これらの知見は、高分子材料の酸部分が水分散性および／または色素親和性を確保するだけでなく、おそらくアクセス可能なシリコーンポリマーのアミノ側鎖に結合することにより、隣接するアミノシリコーンへの付着を可能にするという仮説を裏付ける。
【０５６９】
図５Ａは、そのようなプロセスを概略的に示している。図において、酸部分５００を有するポリマー材料は、混練ロール５０２、５０４および５０６から形成され得る混合ミルに投入されるが、この混合ミルは、ポリマーの液化を開始するようにプロセスに適した所望の温度に加熱することができる（例えば、ポリマーの融点付近）。いくつかの実施形態では、プロセスの開始時にポリマー材料５００の塊に組み込むことができる顔料粒子は、ドット様形状のパターンによって表される。ポリマー塊および顔料は、存在する場合、矢印５０８ａ、５０８ｂおよび５１０で示されるように周期的に混練される。矢印５１２で示される最後の混合または配合サイクルに続いて、顔料が中で分散したポリマー材料のバルクまたは塊５２０が得られる。この着色されたポリマーバルク５２０は、任意の適当な装置により、高分子材料５３０のより小さな断片に（矢印５１４で示すように）切断することができる。例えば、着色ポリマー材料の断片は、低温ミリングにより粉砕することができる。次いで、着色ポリマー材料の断片５３０は、図中ビーカー５４２で表される任意の適切な容器内の液体に移される５１６。次いで、容器、および液体５４０中の着色ポリマー材料の断片は、図中加熱プレート５４４で示す任意の適切な加熱装置によって加熱することができる。加熱により分散液の調製を促進する。高温加熱の場合、液体は高沸点有機溶媒を含んでもよい、および／または昇圧下で行ってもよい。次いで、典型的には攪拌条件下で、ポリマー材料の断片を含む加熱された液体に中和剤を添加する。中和剤（例えば、アンモニア）の添加は、矢印５５０で概略的に表される。矢印５１８で示すように中和が完了すると、中和されたポリマー材料５６０のストック水性分散液を得る。このストック分散液は、本明細書でセカンドコートとして用いられる水性分散液の調製に役立ち、非限定的な例として、界面活性剤（例えば、超湿潤剤）またはレオロジー調整剤（例、増粘剤）で希釈するおよび／または追加することができるが、このような薬剤はすべて図に示していない。
【０５７０】
本実施例で説明するように、図５Ａで記載したプロセスの終わりに、酸部分を有するポリマー材料に顔料を配合する場合、図５Ｂの個々のビーズ５７０で概略的に表されるように、顔料粒子５７２は中和されたポリマー材料に埋め込まれている。一般に、プロセスの終わりに通常サブミクロンの寸法を有する中和されたポリマー材料のそのようなビーズ５７０は、１つまたは複数の顔料粒子５７２を含み得る。図示のストック分散液５６０などの水性分散液は、多数のこのようなビーズ５７０を含む。
【０５７１】
実施例３：着色ポリマー−埋め込み顔料分散液の調製
カップに以下のものを秤量し、約５秒間ボルテックスミキサーを用いて混合した。
（先の実施例の工程２で記載のとおり調製した）ＥＡＡ、ＥＭＡＡ、および／またはＡＡＡ−埋め込み顔料の中和分散液５ｇ
脱イオン水５ｇ
フッ素系界面活性剤０．５ｇ（デュポンケミカル社製キャップストーン（登録商標）ＦＳ−３５、またはダイナックス社製のダイナックスＤＸ４０１０Ｎ）
【０５７２】
フッ素系界面活性剤は、超湿潤剤として作用し、中和酸性ポリマー−埋め込み顔料分散液と、実施例１に記載のＡＳＥなどのアミノシリコーンフィルム形成性反応物の硬化によって生成されるような疎水性フィルムとの接触を促進すると考えられている。超湿潤剤は、水性の中和酸性ポリマー／顔料分散液の表面張力を、シリコーンフィルムの表面エネルギーにできるだけ近づけなくてはならない（通常１８〜２４ミリニュートン毎メートル（ｍＮ／ｍ）の範囲）。有利なことに、特にふさわしいそのような界面活性剤によって、第２コートとなる分散液の表面張力を第１コートのレベルよりも下げることができる。
【０５７３】
この目的のための超湿潤界面活性剤の適合性を、以下のようにインビトロで評価した。繊維と称されるものを最初にコートすることを目的としたアミノシリコーンエマルション（例えば、実施例１のＡＳＥ）を清浄な顕微鏡ガラススライド上に塗布し、約２３℃で３０分間少なくとも部分的に硬化させた。試験中の界面活性剤を、脱イオン水で１：１に希釈した関心のある酸性ポリマー−埋め込み顔料の中和分散液に５重量％の濃度で加えた（最終分散液は約５重量％の酸性ポリマー−埋め込み顔料濃度を有していた）。得られたサンプルをガラス結合アミノシリコーンフィルムの硬化表面にピペットで塗布し、塗布した液体の挙動を視覚的にモニターした。（十分な量の）適当な界面活性剤を含むサンプルは、硬化シリコーン上に十分に広がり、その上に連続層を形成するが、不適当なもの（または不適切な量）を含むサンプルは玉になる傾向があった。陰イオン性および非イオン性の超湿潤界面活性剤は、陽イオン性界面活性剤よりも優れた機能を果たすことがわかった。上述の非イオン性フッ素系界面活性剤（キャップストーン（登録商標）ＦＳ-３５およびダイナックスＤＸ４０１０Ｎ）が特に適当であることがわかったが、アミンシリコーン系のフッ素系界面活性剤もこの目的にふさわしいと予想される。
１０／１６
【０５７４】
張力計（イージーダイン、クルス社製（ドイツ））を使用して、ＥＡＡ−埋め込み顔料分散液の表面張力を、超湿潤界面活性剤の添加前後で比較するために測定した。測定は周囲温度で行った。例えば、表２の品目３について実質的に記載されているように調製したプリマコール（登録商標）５９９０Ｉに埋め込まれたジアセタニルイエローＨＴＴ８３１８Ｃの１：１水希釈分散液の表面張力は、界面活性剤なしで４８．４ｍＮ／ｍであった。同じ希釈分散液に５重量％のダイナックスＤＸ４０１０Ｎを添加することによって混合物の表面張力が１４．７ｍＮ／ｍまで大幅に低下した。非限定的な方法で適当な着色組成物を説明するＥＡＡコポリマー、プリマコール（登録商標）５９８０Ｉ、プリマコール（登録商標）５９９０Ｉ、ヌクレル（登録商標）２８０６もしくはルワックス（登録商標）ＥＡＳ−５、またはヌクレル（登録商標）９６０で例示されるＥＭＡＡ−コポリマー、またはダーマクリル（登録商標）７９で例示されるＡＡＡ−コポリマーのいずれかに埋め込まれた他の顔料の中和分散液に超湿潤界面活性剤を加えると、同様の効果が得られた。すべてのポリマー水性分散液を上記のように調製した。
【０５７５】
実施例４：ＡＳＥおよびポリマー−埋め込み顔料分散液を用いたヘアカラー
着色プロセスでは、コートされていない毛繊維のベースラインの色とその長さ、よりダークな色合い、および／または通常長いコーティング時間を必要とするより長い毛、毛の状態（損傷の有無）、所望の色強度／深さ、およびヘアカラーの当業者によって容易に理解される追加の要因を考慮し得る。従って、本開示による着色組成物（色付与顔料を含む他の配合物に加えて顔料なしのＡＳＥまたは顔料なしの中和された酸性（例えば、ＥＡＡ、ＥＭＡＡおよび／またはＡＡＡ）コポリマー分散液を含む）を適用し、容易に数秒で毛をコートすることができる（例えば、ＡＳＥについては２〜４秒、顔料が埋め込まれた中和された酸性コポリマーの超湿潤分散液については４〜８秒）が、特に明記しない限り、以下の実験のコーティング工程は５分間であった。
【０５７６】
手順：
１−カーリングインターナショナル社（ドイツ）からの約７ｃｍ長さの無料の毛髪房（人の毛髪（自然に着色もしくはブリーチした）または白いヤクの体毛をわずかに攪拌しながら最長５分間アミノシリコーンエマルションに浸漬した。
２−最初にコートされた毛房を、約２５℃の水道水で完全にすすいだ。
３−アミノシリコーンがコートされた毛房を、（例えば、実施例３で調製した）顔料が埋め込まれた中和されたポリマー材料の超湿潤分散液に、毛が完全に着色するまでわずかに撹拌しながら最長５分間浸漬した。
４−着色された毛房を約２５℃の水道水で数秒間すすぎ、余分の着色分散液を除去した。
５−すすいだ着色毛房をカチオン性シャンプー（Ｐｅｒｆｅｃｔｌｙ（ｕｎ）Ｄｏｎｅ、ＴＲＥＳｅｍｍｅユニリーバ社製（米国））で洗浄し、約２５℃の水ですすいだ。
６−洗浄した着色毛房をとかし、フィリップスの小型ヘアドライヤーで乾かした。
特に断りのない限り、ブリーチした人の毛と白いヤクの毛のサンプルの３つの房を、上記のように着色分散液のそれぞれで着色した。参考のために、埋め込み顔料を含まない中和ＥＡＡコポリマー分散液を使用して対照実験を実施し、毛の着色に対するどの変更が埋め込み顔料によるものではなくコーティング媒体によるものであるかを立証した。
【０５７７】
結果
この例では、ケラチン繊維に第１コートを提供するアミノシリコーンエマルションは、アミノシリコーン縮合硬化性ポリマーの架橋剤として縮合硬化性アミノシランモノマーのブレンドを含み、硬化促進剤（すなわち触媒）を含まなかった。本実施例で試験した、超湿潤中和酸性ポリマー−埋め込み顔料のすべての分散液は、視覚的に満足できる毛／色被覆率を提供した。興味深いことに、実施例１８に詳述されるように、超湿潤中和ＥＡＡコポリマー分散液が顔料を欠いている参照組成物はそれぞれ、それ自体で無色のボリューム改善剤を提供した。
【０５７８】
有利には、第２コート用のＥＡＡコポリマーの非限定的な例としてプリマコール（登録商標）５９８０Ｉ、プリマコール（登録商標）５９９０Ｉ、ヌクレル（登録商標）２８０６、またはルワックス（登録商標）ＥＡＳ−５、ＥＭＡＡコポリマーとしてヌクレル（登録商標）９６０およびＡＡＡコポリマーとしてダーマクリル（登録商標）７９を含む本方法および本明細書で使用される組成物は心地よい非粘着性の感触を容易に提供した。ブリーチした毛髪サンプルは明るい色の背景を提供するだけでなく、損傷した髪の典型的な例にもなることに留意されたい。従って、本組成物のブリーチした毛髪をコートする能力は、損傷した毛髪の着色またはコーティング方法の適合性を裏付ける。
【０５７９】
実施例５：ＡＳＥ、無顔料ポリマーコートおよび非埋め込み金属顔料を使用したヘアカラー
第１の繊維コーティングに役立つアミノシリコーンエマルションを、以下の変更を加えて実施例１に記載のとおり調製した。０．１２ｇのＡＳＢの代わりに０．２ｇのＡＳＢを６０ｇの０．１重量％トゥイーン（登録商標）８０エマルション溶液で超音波処理することによりＡＳＥを調製した。第２の繊維コートの中間体調製に役立つＥＡＡ分散および中和は、以下の変更を加えて、実施例２に記載のとおり行った。ＥＡＡコポリマーに顔料を配合しなかったので、中和に先立って５００ｍＬガラスビーカーに投入したＥＡＡ分散液には１８０ｍＬの脱イオン水を含む１５ｇのプリマコール（登録商標）５９８０Ｉまたは１６０ｍＬの脱イオン水を含む４０ｇのプリマコール（登録商標）５９９０Ｉ、または１６０ｍＬの脱イオン水を含む４０ｇのルワックス（登録商標）ＥＡＳ−５が含まれていた。透明な乳白色の分散液が得られるまで、上記のように、無顔料ＥＡＡ分散液を水酸化アンモニウムで中和した。
【０５８０】
超湿潤で無顔料のＥＡＡポリマー分散液を、ボルテックスミキサーを用いて（a）１５ｇの中和されたプリマコール（登録商標）５９８０Ｉ、５０ｇの脱イオン水および１．７ｇのフッ素系界面活性剤（キャップストーン（登録商標）ＦＳ−３５またはダイナックスＤＸ４０１０Ｎ）、b）１５ｇの中和されたプリマコール（登録商標）５９９０ｉ、６０ｇの脱イオン水および１．７ｇのダイナックスＤＸ４０１０Ｎ、または（c）１５ｇの中和されたルワックス（登録商標）ＥＡＳ−５、６０ｇの脱イオン水および１．７ｇのダイナックスＤＸ ４０１０Ｎを混合することによって調製した。
【０５８１】
第１着色組成物を、スパチュラを使用して、４．６６ｇの予め得た中和されたプリマコール（登録商標）５９８０Ｉの超湿潤無顔料ＥＡＡポリマー分散液を２ｇのアルミニウムフレーク（ＶＭＰ（真空金属化顔料）アルミニウムフレークＬ−１２５５４（メトキシプロパノール中固形分１０重量％、シルバーラインマニュファクチュアリング社製（米国））と混合することによって調製した。
【０５８２】
アルミニウムフレークを銅フレーク（ブロンズリッチゴールドフレーク１２，０００、マンフォン（中国））に置き換えることによって、中和されたプリマコール（登録商標）５９８０Ｉに基づいた第２着色組成物を同様に調製した。
【０５８３】
第３着色組成物を、スパチュラを用いて、１．１６５ｇの予め得た中和されたプリマコール（登録商標）５９９０ｉの超湿潤無顔料ＥＡＡポリマー分散液、１．１６５ｇの中和されたルワックス（登録商標）ＥＡＳ−５の超湿潤無顔料ＥＡＡポリマー分散液１．１６５ｇ、および１ｇのアルミニウムフレーク（Ｌ−１２５５４）を混合することによって調製した。
【０５８４】
ブリーチした人の毛髪およびヤクの白い毛の房を実施例４に記載のとおり着色した。この乾いた毛のサンプルはそれぞれ、アルミニウムおよびブロンズのフレークコーティングのために、手触りの良いシルバーのようなブロンドの外観を示した。異なる量の亜鉛を含むブロンズフレークを使用すると、さまざまな色合いのブロンドを得ることができる。本明細書に開示される着色組成物は、製剤および化粧品組成物の当業者に知られている様々な適当な添加剤を追加することができることに留意されたい。そのような従来の添加剤（例えば、保存料、ｐＨ緩衝剤、香料など）が果たす様々な目的は容易に理解され、本明細書で詳述する必要はない。それでも、金属フレークである顔料の場合、腐食防止剤を考慮すべきことに留意しなければならない。
【０５８５】
この検討は、実施例４に示すようにＥＡＡコポリマーに埋め込まれた場合、または本実施例に示されたようにそれと単に混合した場合に、顔料を第２のＥＡＡベースとするコートに含めることができることを裏付けている。超湿潤分散液の中和された酸性ポリマー粒子は、アミノシリコーン第１コートへの接着を促進するために、金属フレークを少なくとも部分的にコートすると考えられる。そのような部分的に包み込まれた状態は図５Ｃに概略的に示されており、ここで５８２はフレーク状の顔料を示し、５８０はそのような顔料を包む外皮を示す。単一の顔料フレークをそのように包み込むことができると考えられるが、数種の顔料フレークが少なくとも部分的に一緒に包みこまれ得ることを除外することはできない。
【０５８６】
実施例６：無顔料中和酸官能性ポリマーの調製
実施例２では、ケラチン繊維の着色を目的とする顔料を実施例５に同様に示されるようにポリマーへの配合およびその後のアルカリによる中和を含むプロセスでＥＡＡ、ＥＭＡＡまたはＡＡＡコポリマーに埋め込んだが、本実施例では、顔料を後で別々に中和されたポリマーに加えた。
【０５８７】
試験したＥＡＡコポリマーは表４に報告されており、各供給業者によって報告されたいくつかの特性を含んでいる。
【０５８８】
【表４】
2020512989.tif 000005
【０５８９】
ａ．中和されたプリマコール（登録商標）５９８０Ｉ、プリマコール（登録商標）５９９０Ｉおよびルワックス（登録商標）ＥＡＳ−５の水性分散液の調製（アンモニウム塩として）
１２ｇのプリマコール（登録商標）５９８０Ｉ、プリマコール（登録商標）５９９０Ｉまたはルワックス（登録商標）ＥＡＳ−５および１２０ｇの脱イオン水を、磁気攪拌機を備えたビーカーに入れ、攪拌下約４００ｒｐｍでおよそ沸点（約９０〜９５℃）まで加熱した。６ｍＬのアンモニア水（水中２５重量％ＮＨ３）を、３０分間の間で１０分ごとに約２ｍＬずつ分けて加え、中和されたＥＡＡコポリマーの透明からわずかに乳白色の分散液を得た。分散液を磁気攪拌下で周囲温度（約２３℃）まで冷却した。次に、それらを同じ室温でさらに攪拌することなく保管し、目立った視覚的変化なしに少なくとも１週間保持した。このような予備的観察は、中和されたＥＡＡコポリマーが低サブミクロン粒子を形成し、この期間中にこうした粒子の沈殿物または他の有意な凝集が生じなかったことを示唆している。
【０５９０】
ｂ．中和されたヌクレル（登録商標）２８０６の水性分散液の調製（アンモニウム塩として）
１２ｇのヌクレル（登録商標）２８０６および２４０ｇの脱イオン水を、磁気攪拌機を備えたビーカーに入れ、攪拌下ほぼ沸点（約９０〜９５℃）まで加熱した。６ｍＬのアンモニア水（水中２５重量％ＮＨ３）を、１時間の間で２０分ごとに約２ｍｌずつ分けて加え、中和されたＥＡＡコポリマーの乳白色の分散液を得た。分散液を磁気攪拌下で室温まで冷却した。溶解していないヌクレル（登録商標）２８０６の塊をデカンテーションで分離、除去して、中和されたヌクレル（登録商標）２８０６の比較的均一な乳白色の分散液を生成した。このような予備観察は、中和されたＥＡＡコポリマーがサブミクロン粒子を形成することを示唆している。
【０５９１】
実施例７：無顔料ＥＡＡと非埋め込み顔料による着色
材料
ブロンズリッチゴールドフレーク１２，０００、マンフォン、中国。これらの金属フレークは、２〜２０マイクロメートル（μｍ）の範囲の平均最長寸法および５０〜１００ナノメートル（nm）の範囲の平均厚さを有すると報告されている。
ＶＭＰ（真空金属化顔料）アルミニウムフレークＬ−１２５５４（メトキシプロパノール中１０重量％固形分）、シルバーライン社（ドイツ）。これらの金属フレークは、２〜２０μｍの範囲の平均最長寸法および５０ｎｍ未満の平均厚さを有すると報告されている。
エフェクト顔料：ピリズマ（登録商標）Ｔ３０−２０カラースペースイエロー、メルク社（ドイツ）。これらのマイカ系エフェクト顔料は、２〜２０μｍの範囲の平均最長寸法および３００〜７００ｎｍの範囲の平均厚さを有するフレーク状であると報告されている。
エフェクト顔料：イリデシウムソーラーゴールドサテン３３２５プリティ、真珠光沢顔料（中国）
毛髪：約７ｃｍの長さを有する約２．５ｇの毛髪房として、Ｋｅｒｌｉｎｇ Ｉｎｔｅｒｎａｔｉｏｎａｌ Ｈａａｒｆａｂｒｉｋ ＧｍｂＨ（ドイツ）より供給されたヨーロッパ人の黒い毛髪３／０。
【０５９２】
手順
a．ブロンズフレークを用いた毛髪房のコーティング
１．アミノシリコーンコートの調製：５ｇのアミノシリコーン縮合硬化性ポリマーＧＰ−３９７を同じ重量のｔｅｒｔ−ブチルアルコール（ＣＡＳ Ｎｏ. ７５−６５−０、シグマアルドリッチ社（米国））に溶解した。）
中和ＥＡＡ分散液中のブロンズフレークの懸濁液の調製：０．５ｇ
２．ブロンズリッチゴールドフレーク１２，０００を、実施例６に記載のとおり調製した５ｇのＥＡＡ分散液に加え、懸濁液を室温で３０秒間、ボルテックス下で混合した。
３．ヨーロッパ人の黒い毛髪３／０の房をＧＰ−３９７／ｔｅｒｔ−ブチルアルコール（１：１）溶液に３０秒間浸漬し、約４０℃の水道水で十分にすすいだ。
４．次に、アミノシリコーンがコートされた毛髪房を、それぞれの中和されたＥＡＡ分散液（すなわち、プリマコール（登録商標）５９８０Ｉ、プリマコール（登録商標）５９９０Ｉ、ルワックス（登録商標）ＥＡＳ−５またはヌクレル（登録商標）２８０６をベースとする）中で調製したブロンズリッチゴールド顔料の懸濁液に２分間浸漬した。
５．ＥＡＡ／顔料がコートされた毛髪房をその後約４０℃の水道水で完全にすすぎ、コーミングし、フィリップスコンパクトヘアドライヤーで約３０秒間乾かして、完全にブロンズで覆われた毛髪房を得た。
【０５９３】
b．アルミニウムフレークを用いた毛髪房のコーティング
１．中和ＥＡＡ分散液中のアルミニウムフレークの懸濁液の調製：０．２８ｇのＶＭＰアルミニウムフレークを実施例６に記載のとおり調製した５ｇのＥＡＡ分散液に加え、懸濁液を室温で３０秒間、ボルテックス下で混合した。
２.ヨーロッパ人の黒い毛髪３／０の房を上記のように処理した（ＧＰ−３９７／ｔｅｒｔ−ブチルアルコール（１：１）溶液に３０秒間浸漬し、約４０℃の水道水で十分にすすぎ、ＶＭＰアルミニウムフレーク懸濁液に２分間浸漬し、水道水で十分にすすぎ、コーミングして乾かした）。乾いたコートは、髪にシルバーの外観をもたらした。
【０５９４】
ｃ．効果顔料イリデシウム３３２５を用いた毛髪房のコーティング
１．中和ＥＡＡ分散液中のイリデシウム３３２５の懸濁液の調製：実施例６に記載のとおり調製した３ｇのＥＡＡ分散液に２ｇのイリデシウム３３２５を加え、懸濁液を室温で３０秒間、ボルテックス下で混合した。
２．ヨーロッパ人の黒い毛髪３／０の房を上記のように処理した（ＧＰ−３９７／ｔｅｒｔ−ブチルアルコール（１：１）溶液に３０秒間浸漬し、約４０℃の水道水で十分にすすぎ、イリデシウム３３２５懸濁液に２分間浸漬し、水道水で十分にすすぎ、コーミングし乾かした）。乾いたコートは、髪にブロンドの外観をもたらした。
【０５９５】
ｄ．エフェクト顔料ピリズマ（登録商標）Ｔ３０−２０ カラースペースイエローを用いた毛髪房のコーティング
１．アミノシリコーン着色コートの調製：２．２ｇのピリズマ（登録商標）Ｔ３０−２０を、ｔｅｒｔ−ブチルアルコール中の３．０ｇの縮合硬化性アミのシリコーンポリマーＧＰ−３９７に重量比１：１で添加した。混合物を３０秒間ボルテックスした。
２．中和ＥＡＡ分散液中のピリズマ（登録商標）Ｔ３０−２０の懸濁液の調製：２ｇのピリズマ（登録商標）Ｔ３０−２０を、実施例６に記載のとおり調製した３ｇのＥＡＡ分散液に加え、懸濁液を室温で３０分間、ボルテックス下で混合した。
３．ヨーロッパ人の黒い毛髪３／０の毛髪房を上記のように処理した。第１ステップを着色アミノシリコーンコートで行った（ＧＰ−３９７／ｔｅｒｔ−ブチルアルコール分散液中のピリズマ（登録商標）Ｔ３０−２０に３０秒間浸漬し、約４０℃の水道水で完全にすすぎ、ピリズマ（登録商標）Ｔ３０−２０懸濁液に２分間浸漬し、水道水で完全にすすぎ、コーミングし、乾かした）。乾いたコートは、髪にブロンドの外観をもたらした。
【０５９６】
結果
この例では、非埋め込み顔料を含む中和酸性ポリマー分散液の後の接触を促進する第１コートを提供するアミノシリコーン溶液は、架橋剤または他の硬化促進剤（例えば、触媒）を欠いており縮合硬化性アミノシリコーンポリマーのみを含む。やはり、これらが無いことで完全な硬化が長引くと予想されるが、それにもかかわらずアミノシリコーン組成物は十分に毛髪繊維をコートし、後に中和酸性ポリマー／顔料による被覆を可能にする。
【０５９７】
試験した中和ＥＡＡ共重合体／非埋め込み顔料のほとんどの分散液は、最初のコートが透明で無着色の場合でも、視覚的に満足のいく毛髪／色被覆率を提供した（従って、元の黒い髪色を隠すことはできない）。同様の適切な色遮蔽効果を得るために，アミノシリコーン第１コートにも含まれていた効果顔料ピリズマ（登録商標）Ｔ３０−２０ カラースペースイエローで１つの例外が認められた。
【０５９８】
有利なことに、明細書中で用いられる本方法および組成物は、心地よい粘つかない感触を容易に提供した。
【０５９９】
実施例８：顔料調製
ピリズマ（登録商標）Ｔ３０−２０カラースペースイエロー用いた実施例７に示すように、第２コートとして機能する中和酸性コポリマーに埋め込まれた顔料によって提供される光学密度をさらに高めるために、必要に応じて、アミノシリコーンの第１コートに顔料を含めることは有益な場合がある。第１コートと第２コートの顔料は同じでもよいが、必須ではなく、何らかの着色効果および／またはある基準ヘアカラーに対して異なる顔料を含む第１コートと第２コートが有効な場合がある。
【０６００】
顔料は一般に各製造業者から供給されたままで使用することができ、本明細書に開示されている配合または分散工程は、保管中に生じ得る凝集物の量を減らすのに十分である。しかし、そのような顔料を含む組成物を比較的穏やかな条件下で調製する場合、および／または提供されるよりも小さいサイズ範囲の顔料が求められる場合、所望の顔料をサイズ縮小するのが望ましい場合がある。多くの方法が知られている。例えば、アミノシリコーンコートがサブミクロン顔料を含む場合、こうしたものは以下のように調製することができる。
【０６０１】
４５ｇの顔料を４５ｇの分散剤（例えば、アミノシリコーン分散剤であるＢＹＫ ＬＰＸ ２１８７９）および２１０ｇのヘキサメチルジシロキサンと混合した。０１実験室摩砕機（ユニオンプロセス社（米国）中の３７００ｇの５ｍｍステンレススチールビーズ（グレンミルズ社（米国））を用いて、混合物を７００ｒｐｍ、約２５℃の制御された温度でビーズ粉砕した。粉砕は顔料が動的光散乱粒径分析機 ゼータサイザー ３６００（マルバーンインストゥルメント社製（英国））を使用して測定した１２０〜１５０ｎｍの範囲の平均粒径Ｄｖ５０に達するまで進行した。サイズを小さくした分散顔料を８０℃で一晩オーブン乾燥した（ＭＲＣ社製（イスラエル））の機械式対流式オーブンＤＦＯ−２４０Ｎ）。
【０６０２】
実施例９：ケラチン繊維からのコーティングの除去
材料
特に明記しない限り、化粧品の使用が承認されている溶媒または材料を化粧品等級で購入した。
アニソール;ジメチルスルホキシド（ＤＭＳＯ）;１,４ジオキサン;グリセロール;イソプロパノール;メチルイソブチルケトン（ＭＩＢＫ）;メチルフェニルエステル（ＭＰＥ）;ミリスチルアルコール;Ｎ−オクチルピロリドン（ＮＯＰ）；カリウムｔｅｒｔ−ブトキシド；プロピオニトリル；ｔｅｒｔ−ブチルアルコール；テトラブチルアンモニウムクロリド（ＴＢＡＣ）；テトラブチルアンモニウムフロリド（ＴＢＡＦ）；テトラブチルアンモニウムヒドロキシド（ＴＢＡＨ）水中４０％；テトラヒドロフラン（ＴＨＦ）;トリエチルアミン;トルエン;およびキシレン;をすべてシグマアルドリッチ社から純度９８％以上で購入した。
セチオール（登録商標）Ａ；セチオール（登録商標）Ｂ；セチオール（登録商標）ＰＧＬ；セチオール（登録商標）Ｖ；セチオール（登録商標）８６８；オレイン酸デシル；アジピン酸ジ−ｎ−ブチル；ステアリン酸エチルヘキシル；ラウリン酸ヘキサデシル；ラウリン酸ヘキシル；すべてＢＡＳＦ社（ドイツ）から購入した化粧品等級の材料であった。
アジピン酸ジイソステアリル；ドデカン二酸ジイソセチル；リキワックス（登録商標）ＤＩＳＡ−ＬＱ−（ＭＨ）;リキワックス（登録商標）ＤＩＣＤＤ−Ｌ−Ｑ−（ＭＨ）は、すべてクローダインターナションナル社（英国）から購入した化粧品等級の材料であった。
毛：白いヤクの体毛、ヨーロッパ人の黒い毛髪３／０、および強くブリーチした人の毛髪（すべて約７ｃｍの長さを有する毛髪の約２．５ｇの房としてカーリングインターナショナル社（ドイツ）より供給された）。
【０６０３】
手順
以下にさらに詳述するように、実施例４〜６に記載に記載のとおりコートまたは着色された毛髪サンプルを、２０ｍＬのガラスバイアル中の過剰量の約１０ｍＬの着色除去溶液に浸し、穏やかに振とうした。本明細書で試験したコーティング除去溶液の組成を表５〜８に示す。１０ｒｐｍの固定角回転子（ＴＭＯ−１５５０−ＭＲＣ社（イスラエル））を使用して、周囲温度でゆっくりとした循環浸漬を行った。表に規定された期間の後、着色除去溶液からサンプルを取り出した。概して、浸漬の継続時間は、本実験では３０分を超えなかった。
【０６０４】
被検着色除去溶液に浸漬した後、毛房を約３５〜４０℃の水道水で十分にすすいだ。一部の毛髪サンプルは、シアーナチュラルケラチンシャンプー（Ｇｉｌａｍ Ｃｏｓｍｅｔｉｃｓ Ｌｔｄ.（イスラエル））を使用した単一の標準シャンプー処理に付し、別の一部のサンプルは次のように直接処理された。サンプルを、フィリップスコンパクトヘアドライヤーで約３０秒間乾かした。着色剤除去の有効性の評価は、乾いた毛房の目視検査に基づいていた。
【０６０５】
結果
結果を以下の表５から８に示す。ここでは、第２コートのタイプに関する情報がさらに詳述されている。これらの表では、＋＋は着色組成物の完全な除去を示し、＋はコーティングの部分的な除去を示し、０は目に見える変化がないことを示す。ＮＡは、不適用を意味する。
【０６０６】
表５は、白いヤクの毛からのコーティング除去に関し、ここで第２コートはＥＡＡ−埋め込み顔料に基づいていた（すなわちキャプストーン（登録商標）ＦＳ−３５を含む中和分散液中の、プリマコール（登録商標）５９８０Ｉ中のジアセタニルイエロー ＨＴＴ ８３１８Ｃ、実施例２〜３の表２の品目３を参照）。
【０６０７】
【表５】
2020512989.tif 000006
【０６０８】
表６は、強くブリーチした人の毛髪からのコーティング除去に関し、ここで第２コートはＥＡＡ−埋め込み顔料に基づいていた（すなわちキャプストーン（登録商標）ＦＳ−３５を含む中和分散液中の、プリマコール（登録商標）５９８０Ｉ中のハンザレッドＢ、実施例２〜３の表２の品目３を参照）。
【０６０９】
【表６】
2020512989.tif 000007
【０６１０】
表７は、ヨーロッパ人の黒い毛髪からのコーティングの除去に関し、ここで第２コートは非埋め込み金属顔料に基づいていた（つまり、別途中和されたキャップストーン（登録商標）ＦＳ−３５を含むプリマコール（登録商標）の分散液に加えられたＶＭＰアルミニウムフレーク、実施例５を参照）。
【０６１１】
【表７】
2020512989.tif 000008
【０６１２】
表８は、中性ｐＨでフッ化物イオン存在下のＥＡＡ−埋め込み顔料の除去に関する。白いヤクの長い毛を、縮合硬化性アミノシリコーン反応物の第１コート、続いて、実施例４の着色手順に記載のとおりＥＡＡ−埋め込みホスタパームグリーン ＧＮＸ−Ｃ、ヴァイナモン（登録商標）ブルー３ＲＦ−Ｗ−Ｈまたはクロモフタル（登録商標）バイオレット Ｄ５８００の水性分散液でコートした。顔料をすべてプリマコール（登録商標）５８９０Ｉに配合し、実施例２〜３に記載されているように、キャップストーン（登録商標）ＦＳ−３５を使用してＥＡＡ−埋め込み顔料の分散液を中和した。着色されたヤクの毛房を、表に提示された着色除去溶液に５分間浸漬し、穏やかに振とうした。
【０６１３】
【表８】
2020512989.tif 000009
【０６１４】
表５に示すように、ヤクの毛からの着色組成物の完全な除去が、ｔｅｒｔ−ブチルアルコール中少なくとも１重量％のＴＢＡＨまたはカリウムｔｅｒｔ−ブトキシド（２．５重量％）を含む着色除去溶液への５分間の浸漬時間で達成された。塩基性活性成分を含まない希釈していないｔｅｒｔ−ブチルアルコールの溶液では、目に見える変化は検出されなかった。また、ＴＨＦは色を除去するのに効果的な溶媒であることがわかったが、化粧用途にはｔｅｒｔ−ブチルアルコールよりも好ましくない。ＴＨＦの有効性に塩基性活性成分は必要なかった。脱硬化剤がなくても除去活性を示したキシレンとトルエンは、動物の毛皮からの色の除去など、非化粧用途に適しているであろう。現在試験されている条件下では、強塩基性水溶液（水中１Ｍ ＮａＯＨ）が色除去溶液としては効果がないことがわかった。
【０６１５】
ｔｅｒｔ−ブチルアルコール中のＴＢＡＨから成る着色除去組成物の有効性を、異なる顔料と異なる毛髪のタイプで確認した。例えば、ポリマ−埋め込み顔料としてハンザレッドＢ（表６を参照）およびヴィナモン（登録商標）ブルー３ＲＦＷ−Ｈ（データは示さず）を有する着色組成物について同様の除去結果が得られた。表６はまた、先に示したヤクの毛に加えて、これらの除去組成物の人の毛髪に対する適合性を確認している。
【０６１６】
表７に示すように、ｔｅｒｔ−ブチルアルコール中のＴＢＡＨから成る除去組成物も、非埋め込みＶＭＰアルミニウムフレークの除去に適していた。しかし、このような着色除去には、比較的長い浸漬時間（例えば、先に例示した顔料の５分ではなく１０分）および／または溶媒中より高濃度のＴＢＡＨ（例えば、先に例示した顔料の５重量％ではなく１２重量％）を要した。表７は、先に示した人のブリーチした（損傷した）毛髪に加えて、人の生まれつき黒い毛髪に対するこれらの除去組成物の適合性も確認している。
【０６１７】
表８に示すように、ヤクの毛からの着色組成物の完全な除去が、Ｎ−オクチルピロリドン（ＮＯＰ）中２重量％のＴＢＡＦを含む着色除去溶液への５分間の浸漬時間で達成された。純ＮＯＰ溶液またはＴＢＡＣのようにＴＢＡＦのフッ化物が塩化物で置換された。ＮＯＰ溶液では目に見える変化は検出されなかったため、色の除去を促進するイオンはフッ化物であると考えられる。有利なことにＮＯＰのＴＢＡＦは中性に近いｐＨを有し、これは通常より塩基性の高い環境よりも好ましい。
【０６１８】
実験室の試験では、このような着色除去溶液によってさまざまな毛髪サンプルの完全な脱色を達成し、それぞれの元の色合いに戻した。この完全な「自由自在の」脱色は、発毛を待って着色された毛髪を置き換えるか、または従来の方法で得られた着色の退色を待つことに基づくと言ってもよい、どちらも通常数週間または数ヶ月を要する既存の毛髪着色および脱色技術に比べて明確な利点を提供する。あるいは、脱色はブリーチとそれに続く新しい所望の色への再着色に基づくと言ってもよい。このアプローチは、通常毛髪をさらに傷める。
【０６１９】
上記のように色を除去した後、脱色した毛髪サンプルを再着色組成物として、ＥＡＡ−埋め込みオレンジ顔料の水性分散液を使用して本教示に従って再着色した。先に脱色した毛髪サンプルの色は首尾よく再着色され、新たに塗布された色の下に以前の色の痕跡はそれぞれ検出されなかった。これらの結果は、本脱色組成物の適合性を裏付けているので、必要に応じて、脱色した毛髪を後で再コートするまたは再着色することが可能になる。
【０６２０】
実施例１０：新しい色合いを得るための分散液の組み合わせによる着色
先の例では、中和されたＥＡＡ、ＥＭＡＡまたはＡＡＡコポリマーの超湿潤着色分散液（顔料が酸性ポリマーに予め埋め込まれているか、または後で非埋め込みの形態で分散液に加えられた）を、架橋剤となる縮合硬化性モノマーを場合により加えた縮合硬化性アミノシリコーンポリマーを含むアミノシリコーンエマルションでプレコートした毛髪サンプルに個別に塗布した。
【０６２１】
本研究では、前述の分散液を検討し、カラーパレットの「原色」（例えば、黄色、赤、青、黒）として使用した。言い換えれば、より広範な着色選択肢を提供するために、それぞれ異なる原色を提供する、中和された酸部分を有する２つ以上のポリマー材料の着色水性分散液を組み合わせた。
【０６２２】
５０ｍＬプラスチックカップに、プリマコール（登録商標）５９９０Ｉ（表２の品目３参照）に埋め込まれたジアセタニルイエローＨＴＴ ８３１８Ｃを含む２ｇの第１中和分散液を、ルワックス（登録商標）ＥＡＳ−５コポリマー（表３の品目３参照）に埋め込まれたヘリオゲン（登録商標）ブルーＤ ７０７９を含む３ｇの第２中和分散液と混合した。混合分散液を２０ｍＬの脱イオン水で希釈し、０．１２５ｇのダイナックスＤＸ ４０１０Ｎを混合物に加えた。
【０６２３】
白いヤクの毛のサンプルを、実施例１に記載のとおり調製したアミノシリコーンエマルションに１０秒間浸漬し、約４０℃の水道水ですすいだ後、上記で調製した超湿潤中和分散液の混合物に１分間浸漬した。次いで、実施例４の着色手順でより詳細に記載するとおり、この毛房をその後水ですすぎ、カチオン性シャンプーで洗浄し、コーミングし、乾かした。乾いた毛は、黄色と青色の「主分散液」の混合物から予想されるように緑色を示した。
【０６２４】
実施例１１：酸性ポリマーの組み合わせへの顔料の埋め込み
先の実施例では、
酸性ポリマーにその中和前に顔料が埋め込まれる場合、こうした材料自体をわずかに異なるオリゴマーおよびポリマーのブレンドとして供給できる場合でも、この顔料を一度に単一タイプのＥＡＡ／ＥＭＥＡ／ＡＡＡコポリマーに配合した。
【０６２５】
本研究では、顔料（または表９に記載の黒色着色混合物で例示するその組み合わせ）を、表１０に示す酸性ポリマーの組み合わせに実施例２で上述したとおり配合した。記載のブレンドはすべて、異なるポリマーの組成における様々な顔料と十分に混合および配合可能であることがわかった。
【０６２６】
【表９】
2020512989.tif 000010
【０６２７】
８ｇのジアセタニルイエローＨＴＴ ８３１８Ｃと７．２ｇのプリマコール（登録商標）５９９０Ｉおよび１６．８ｇのヌクレル（登録商標）２８０６を約１５０℃の温度で混合および溶融混練することにより調製した表１０に記載した最初の品目を、酸性部分を有するポリマーのブレンドに埋め込まれた顔料の着色組成物の調製に対する適合性を説明するのに役立てた。詳述するように、分散液を調製および中和し、実施例４の手順に記載した方法で（実施例３のように）超湿潤剤を添加した後、着色に使用した。このようなＥＡＡコポリマーの組み合わせに埋め込まれた顔料を第２配合物中に含む組成物でコートされた強くブリーチした人の毛髪房は、十分に着色された。
【０６２８】
【表１０】
2020512989.tif 000011
【０６２９】
実施例１２：ポリマーおよび／または顔料のブレンドを含む分散液の組み合わせによる着色
実施例１０は、それぞれがユニークなポリマー材料に埋め込まれた単一の顔料を含む異なる色の分散液の組み合わせに取り組んでいるが、本研究は、異なるポリマーまたはその組み合わせに埋め込まれた同じ顔料を含む分散液を混合することの実現可能性を明らかにする。得られた着色分散液はすべて最終色と手触りに関して人間とヤクの毛を十分に着色したが、これを表１１に示す。
【０６３０】
第１列には、すべてのポリマーの組み合わせに対する顔料の重量比が括弧内に記載されている。各ポリマーの重量パーセントは、ポリマーの組み合わせに対して記載されている。第２ＥＡＡ（ある場合）を、第１ＥＡＡと配合し、ＥＡＡ−埋め込み顔料を含む第１分散液の一部として提供した。第３ＥＡＡを、同じ顔料を含む第２分散液の一部として提供した。
【０６３１】
【表１１】
2020512989.tif 000012
【０６３２】
上記の表に記載のブレンドを提供するために混合した各分散液を中和し、先に詳述したとおり超湿潤界面活性剤として５重量％のダイナックス ＤＸ ４０１０Ｎを追加した。
【０６３３】
２組の白人の混合毛髪サンプルを本教示に従って着色した。各毛髪房は、よりダークな色合い（例えば、灰色、黒など）を有する毛髪繊維を少し伴う、主に明るい色合い（例えば、ブロンド、白など）を有する毛繊維から構成されていた。第１シリーズでは、着色には第１縮合硬化性アミノシリコーンコーティングが含まれ、第２コートについては、表１１に示すＥＡＡブレンド−埋め込みポリマーから調製した超湿潤中和分散液を含まれていた。第２シリーズでは、着色には第１アミノシリコーンコーティング、アルミニウムフレーク（実施例５記載の第３着色組成物を参照）を含む第２コート、その後のアミノシリコーンコーティング（第１コートと同じ）、および第４コートについては表１１記載のＥＡＡブレンド−埋め込みポリマーの超湿潤中和分散液が含まれていた。毛髪サンプルを次のコーティング工程の間にすすぎ、着色分散液のすすぎ後に（第２または第４コートとして機能するしないを問わず）カチオンシャンプーで洗浄した。次いで、実施例４の手順でより詳細に記載するとおり、洗浄した毛髪試料をコーミングし、乾かした。
【０６３４】
着色サンプルは全て満足のいく視覚効果と心地よい感触をもたらした。第２シリーズのサンプルは、異なる顔料によって生じる色合いにさらに「銀色のような」外観を提供した。さらに、このシリーズは、同じ方法で複数のコートを連続して塗布する（例えば、ＡＳＥｉ／ＥＡＡｉ／ＡＳＥｉ＋１；または（ＡＳＥ／ＥＡＡ）ｎなど）実現可能性を裏付ける。ＡＳＥは正に帯電したアミノシリコーンコートを表し、ＥＡＡは負に帯電した酸性ポリマーコートを表し、さらに必要に応じて、ＡＳＥおよびＥＡＡはそれぞれ別々に着色される）。
【０６３５】
実施例１２に記載のとおり着色した２セットの人の毛髪サンプルを、加速試験室（サンテストＭＰＡ＋、アトラスマテリアルテスティングテクノロジー社（米国））で２４時間昼光フィルター（２９５−８００ｎｍ）を用いて７６５ワット毎平方メートル（Ｗ／ｍ２）の均一な放射照度照射条件にさらした。この研究は約６５℃で行った。このような人為的曝露は、中央ヨーロッパで約１２日間の自然屋外曝露に近いと考えられており、この波長範囲の平均年間放射線曝露は１平方メートルあたり約２０５０メガジュール（ＭＪ／ｍ２）と推定される。このような暴露の前後の毛髪サンプルの光学濃度（ＯＤ）および色の変化、デルタE（ΔＥ）を、色をＣＩＥＬ* a * b *として知られる標準色空間の３つの軸に沿ってプロットした３つの変数に変換することができる変換可能な分光光度計（Ｘ−ライト社（米国）のＸ−Ｒｉｔｅ９３９）を用いてモニターした。使用した照明はＤ６５で、標準の観測者を１０℃で設定した。一般に、スペクトルのほとんどの色では、２単位のデルタＥが肉眼で検出し得る最小の変化量であり、３単位以下のΔＥの変化は許容できると見なされる。着色ＥＡＡ分散液を第２または第４最終コートとして適用した場合のサンプルの番号付けと、着色分散液の簡潔な説明を表１２Ａに示す。本開示による組成物で用いるような顔料の代わりに、半永続的な着色調製物の染料を用いて、番号１５の比較毛髪サンプルを調製した。この「染料参照」サンプルを、製造業者の指示に従い市販のキット（ラ・リッシュのピラーボックスレッド（英国））で着色し、染料着色サンプルを１４個のサンプルと共に本発明のいくつかの実施形態に従って同じ照射条件にさらした。
【０６３６】
測定された髪のサンプルの色に対応する主要なフィルターの各色／コーティング段階について３つの毛髪サンプルを試験した。平均結果を表１２Ｂに示す。参考までに、コートされていない／着色されていないヴァージン毛髪のＯＤは、フィルターＶで０．４７、フィルターＣで０．４３、フィルターＭで０．５２、およびフィルターＹで０．６９であった。
【０６３７】
【表１２Ａ】
2020512989.tif 000013
【０６３８】
【表１２Ｂ】
2020512989.tif 000014
【０６３９】
表の結果から明らかなように、着色分散液を第２コートとして使用した毛髪サンプルのＯＤは、予想通り、同じ着色分散液を銀色の背景をもたらすアルミニウムフレークの中間層の上に第４コートとして使用した髪のサンプルのＯＤより一般に高かった。
【０６４０】
本方法によりおよび本開示の組成物で着色された１４の毛髪サンプルのベースラインのＯＤ値とは無関係に、２４時間の加速光曝露後のＯＤの低下はわずかであり、ＯＤ減少の割合は２．４％にすぎなかった（表１２Ｂのサンプル１３参照）。比較のために、染料で着色された毛髪は、同じ露出条件下で、ＯＤが２７．９％の大幅な減少を示した。これは、顔料でコートされたサンプルよりも約１桁多い。
【０６４１】
ΔＥ値に関して、１４のサンプルのほとんどは３ΔＥユニット未満の許容可能な変化を示し、８個のサンプルはさらに色の変化の肉眼検出レベル未満（つまり２ΔＥユニット未満）であった。しかしながら、１４個のサンプルのうちオレンジ色の顔料の第２コートを用いて得られた最も光に反応するサンプル（表１２Ｂのサンプル２参照）でも、染料で着色された毛髪よりもかなり安定していた。更に顔料で着色された毛髪は６．２のΔＥを示したのに対して染料で着色された毛髪は、ほぼ４倍高い２２．３というΔＥを示した。さらに、同じ色の退色抵抗性、つまりサンプル３をサンプル１５と比較すると、本方法の優位性はさらに顕著である。赤色染料の半永続的着色サンプルは２７．９％のＯＤ減少率を示したが、赤色顔料の着色サンプルは３０倍少ないわずか０．９％の減少を示した。ΔＥ測定によって評価した色の変化に関しては、染料で着色されたサンプルは２２．３ΔＥ単位の変化を示したが、一方顔料で着色されたサンプルはわずか２．７ΔＥ単位の変化しか示さなかった。
【０６４２】
これらの結果は、染料を使用して髪を着色する従来の技術と比較して、本発明の実施形態による、顔料を使用して着色された髪の（光暴露に対する）相対的安定性を示す。
【０６４３】
実施例１４：ヘアスタイリング−ヘアアイロンと永続的ヘアカーリング
この研究の目的は、本教示に従って着色した毛髪がさらに受ける、ヘアスタイリングに対する適合性を示すことである。ヘアアイロンは、毛髪に物理的ストレス（すなわち、熱とストローク）をかけるが、永続的ヘアカーリングは、化学的ストレスの典型的な例となる。
【０６４４】
ヘアアイロン
実施例１１に記載の通り、プリマコール（登録商標）５９９０ｉとヌクレル（登録商標）２８０６の３０：７０の重量比のブレンドに、１：３の顔料対ポリマー重量比で埋め込んだジアセタニルイエローＨＴＴ ８３１８Ｃの中和された超湿潤性分散液で、強く脱色した毛髪房を着色した。上述の実施例のように、着色に続いて、実施例４の着色手順で詳述したとおり、毛髪をカチオン性シャンプーで洗浄し、すすぎ、コーミングし、乾かした。
【０６４５】
次に、べビリス（登録商標）サール（フランス）のベビリス（登録商標）プロアイロン機を使用して、乾いた着色された毛髪房に１４０℃で５ストロークアイロンをかけた。得られた毛髪は滑らかで絹のようであり、本教示に従って着色された毛髪がさらに受けるヘアスタイリングに対する適合性を裏付ける。
【０６４６】
しかしながら、同じ実験を２００℃で繰り返した場合、色移りが多少認められ、毛髪繊維に残った着色フィルムは不快な粘着感を与えた。着色毛髪の耐熱性を高め、約２００℃の高温でヘアスタイリングを可能にするために、毛髪房を以下のように処理した。上記の着色、洗浄および乾燥に続いて、乾いた着色された毛髪房に第２シャンプーサイクルを施した。第２シャンプーは、９０重量％の第１シャンプーに使用したのと同じＴＲＥＳｅｍｍeＰｅｒｆｅｃｔｌｙ（ｕｎ）Ｄｏｎｅカチオン性シャンプーおよび１０重量％の植物油（ひまわり油またはオリーブ油）を含んでいた。毛髪をすすぎ、乾かした後、２００℃で５ストロークヘアアイロンをかけた。シャンプーへの油の添加によってヘアカラーに対する保護を実現し、毛髪は先にその毛髪を１４０℃でアイロンした時に認められたように滑らかで絹のようであった。
【０６４７】
ヘアカーリング
２組の白人の混合毛髪サンプルを、実施例１２に記載のとおり着色した。第１シリーズでは、よりダークな色合い（例えば、灰色、黒など）を有する毛髪繊維を少し伴う、主に明るい色合い（例えば、ブロンド、白など）を有する毛髪繊維から構成された毛髪房を（第２コートとして）、オレンジまたはバイオレット顔料（それぞれＰＶファストオレンジ Ｈ２ＧＬまたはクロモフタル（登録商標）バイオレット Ｄ５８００）が、顔料対ポリマー重量比１：４でプリマコール（登録商標）５９９０ｉとルワックス（登録商標）ＥＡＳ−５の５０：５０のブレンドに埋め込まれた中和された超湿潤分散液で着色した。第２シリーズでは、同様の毛髪房を、第４コートとして同じ着色分散液で着色し、第２層は上述のようにアルミニウムフレークを適用することによって形成した。上述の実施例のように、両方のシリーズの着色に続いて、毛髪サンプルをカチオン性シャンプーで洗浄し、実施例４の着色手順で詳述したとおりすすぎ、コーミングし、乾かした。適用した着色分散液に準じて、乾いた着色毛髪は、第４コートとして適用した場合は銀色の外観を有する、オレンジまたは紫色を示し、すべてのサンプルは手触りがよかった。コートされていない毛髪サンプルは、以下の化学作用によるヘアスタイリング手順の対照となった。
【０６４８】
プロのヘアパーマロールを模倣するために、毛髪サンプルを２０ｍＬのガラスバイアルで巻いた。毛髪繊維の先端をバイアルのキャップでロックして、市販のセット（ロレアル社製（フランス）のイオネンＧを強化したデュルシアアドバンス処方）で行ったパーマ手順の間毛髪繊維のカール位置を維持した。すべての毛髪繊維を完全に覆うように、１０滴の第１段階デュルシアＧ０パーマ組成物を巻いた毛髪に塗布した。パーマを８分間かけた後、（まだバイアルに巻かれている）毛髪サンプルを水道水で十分にすすいだ。次に、１０ｍＬの第２段階中和溶液であるダルシアニュートラライザを、まだ巻いた毛髪サンプルに注いだ。中和を１０分間進行させた。次に、毛髪サンプルを支持バイアルから外し、約１分間手でマッサージした。次に、毛髪サンプルを水ですすぎ、シアーナチュラルチンシャンプーで一度シャンプーし、乾かした。
【０６４９】
パーマ毛髪サンプルは全て安定したカーリング／ウェービングを見せ、本教示に従って着色されたサンプルは、コートされていない対照よりもさらに良い外観を有する。これらの結果はさらに、本教示に従って着色された髪が、従来行われているようなさらなるヘアスタイリングを受けることができることを示している。
【０６５０】
実施例１５：第２コートの着色形態
先の実施例では、着色配合物は通常、水に匹敵する比較的低い粘度を有する分散液または溶液であったが、本研究は、高粘度で調製してペースト状配合物を形成した同様の組成物の適合性を示す。
【０６５１】
縮合硬化性アミノシリコーンポリマーによる毛髪繊維の第１コーティングに必要なアミノシリコーンエマルションを、実施例１に記載のとおり調製した。
【０６５２】
実施例２に記載のとおりＥＡＡ−埋め込み顔料の中和分散液を調製した。顔料、ジアセタニルイエローＨＴＴ ８３１８Ｃを、１：４の重量比の２つの異なるＥＡＡコポリマー（プリマコール（登録商標）５９８０Ｉまたはルワックス（登録商標）ＥＡＳ−５に配合し、２つの配合サンプルを処理して、１０重量％の固形分を有する中和された分散液を形成した。２種類の分散液に以下のとおり超湿潤フルオロ界面活性剤を追加した。１ｇのプリマコール（登録商標）５９８０Ｉ−埋め込み黄色顔料の中和分散液と１ｇのルワックス（登録商標）ＥＡＳ−５−埋め込み黄色顔料の中和分散液を８ｍＬの脱イオン水に加え、続いて０．０５ｇのダイナックス ＤＸ ４０１０Ｎを加えた。０．３ｇのレオロジー調整剤、アクリン（登録商標）２２、アニオン性増粘剤であるダウケミカル社の疎水変性アルカリ可溶性アクリルポリマーエマルション（ＨＡＳＥ）を加える前に、プリマコール（登録商標）５９８０Ｉ−およびルワックス（登録商標）ＥＡＳ−５埋め込み黄色顔料を含む希釈した超湿潤分散液を手でわずかに混合した。得られた混合物を手で混合し、すぐに増粘して粘稠なクリームを形成した。中和後に分散液中に残る可能性のある過剰なアンモニアは、アクリン（登録商標）２２介在性の増粘を引き起こすのに適したｐＨ環境を容易に提供すると考えられる。クリームのｐＨは約９．０から１０．０の範囲であった。粘度は、３０００秒−１のせん断速度下で、レオメーター（サーモサイエンティフィック社製Ｈａａｋｅ ＭＡＲＳ ＩＩＩ）を使用して、室温で評価した。クリームの粘度は約３０００〜５０００ミリパスカル秒であった。
【０６５３】
ヘアカラーリングは、以下の変更を加えて、実施例４に詳述のとおり行った。すすぎの前に、毛髪試料をアミノシリコーンエマルションの第１コートに３０秒間浸漬した。上述のとおり調製した第２コートのクリームを着色ブラシで塗布し、髪に１分間接触させた。次に、上述のとおり、毛髪を水道水ですすぎ、カチオン性シャンプーで一度シャンプーし、コーミングし、ヘアドライヤーで乾かした。素晴らしい絹のような手触りの乾いた着色毛髪を得た。
【０６５４】
実施例１６：髪の分析−ＦＴＩＲおよびＳＥＭ−ＥＤＳ
本教示による組成物および方法を使用して着色した毛髪を、有機、高分子、場合によっては無機材料を同定し、試験サンプルの化学特性を評価するために用いられる分析技術であるフーリエ変換赤外（ＦＴＩＲ）分光法によって分析した。本研究では、ニコレット（登録商標）６７００ ＦＴＩＲ（サーモエレクトロン社）を６０℃のかすめ角（ＶａｒｉＧＡＴＲ（登録商標）かすめ角アクセサリー、ハリックサイエンティフィックプロダクツインコーポレイテッド（米国））、窒素雰囲気下でＦＴＩＲ分析を行った。
【０６５５】
テストしたサンプルには、次のものを含んでいた。（ａ）コートされていない人のヴァージン毛髪、（b）実施例１のアミノシリコーンエマルションおよびプリマコール（登録商標）５９８０Ｉに埋め込まれたジアセタニルイエローＨＴＴ ８３１８Ｃの着色分散液でコートされた人毛（表１の品目１および実施例２および３のさらなる詳細を参照）;（c）上述の着色組成物の主要成分、すなわちＧＰ−３９７、ジアセタニルイエロー ＨＴＴ ８３１８Ｃおよびプリマコール（登録商標）５８９０Ｉ。
【０６５６】
個々の成分に関して、縮合硬化性アミノシリコーンポリマーのスペクトルは、２９６０ｃｍ−１付近にピーク（第２級アミンに関連している）およびシリコーン骨格に関連している１３７０〜１４９０ｃｍ−１の範囲にピークを生じた。顔料の分析により、ピークは９１０〜１０５０、７９０〜８６０、１０８０〜１３００および１４５０〜１５００ｃｍ−１の範囲であった。
【０６５７】
スペクトルで測定したＥＡＡコポリマーに関連するピークは、カルボキシル基に関連している１７００、１３９０〜１４８０、１２００〜１３００、および９００〜１０００ｃｍ−１のピークであった。測定したスペクトルはすべて、科学文献から予想されるピークの位置と良好な相関があった。
【０６５８】
毛髪のサンプルに関しては、コートされた毛髪のスペクトルからコートされていない毛髪のスペクトルを差し引くと、１２６０ｃｍ−１と８００ｃｍ−１にピークがあり、顔料の芳香族アミノ基に起因する可能性が最も高く、９５０〜１１２０ｃｍ−１のピークはＥＡＡコポリマーと顔料が寄与している可能性が最も高い。１７００ｃｍ−１および１３９０〜１４８０ｃｍ−１の範囲に見つかったピークは、唯一のコポリマーに起因していた。これらの結果は、着色分散液のアクリル共重合体に起因するカルボン酸部分が、着色毛髪の表面のコートされたフィルムで検出可能であることを示している。未知の着色組成物で着色された毛髪サンプルのスペクトルの１７００ｃｍ−１および１３９０−１４８０ｃｍ−１の範囲のピークは、同じ波数で吸収できるカルボキシル部分を有するポリマーまたは他のタイプの材料の使用を示唆していると言っても差し支えない。
【０６５９】
化学分析の当業者には理解できるように、ＦＴＩＲ技術を同様に使用して、本発明の中和着色分散液に追加として用いられるＥＭＡＡおよびＡＡＡコポリマーなどの他のコポリマーを同定および特性化することができる。
【０６６０】
ＦＴＩＲ−ＡＴＲ分析によるオーバーコートの同定
コーティングフィルムの中和可能な酸性コポリマーの同定を可能にする追加のＦＴＩＲ技術は、コーティングを適切な媒体に溶解し、ＦＴＩＲ−ＡＴＲスペクトルを取得することに基づく。減衰全反射（ＡＴＲ）スペクトルは、特定の官能基の有無に関する情報を提供し、使用中のコポリマーに固有の「はっきりした特徴」を構成する。
【０６６１】
プリマコール（登録商標）５９９０Ｉに埋め込まれた顔料で着色されたヤクの長い毛の外側のコートを穏やかに抽出することにより、特徴的なＦＴＩＲ−ＡＴＲスペクトルが得られた（３０％アンモニア水で５分間振とう）。抽出物を数滴ＡＴＲ結晶と接触させ、得られたスペクトルを以下と比較した：
a）アンモニアで中和したプリマコール（登録商標）５９９０Ｉの参照（無顔料対照）。
b）システムに付属のポリマーライブラリ（ニコレット ６７００ ＦＴ−ＩＲ サーモサイエンティフィック社）。
【０６６２】
試験サンプルとＥＡＡコポリマーを含むポジティブ参照の両方で、１６３０〜１７００ｃｍ−１（遊離カルボン酸のＣＯ）に強い帯域が観察された。上述のバンドは、アクリレートエステル（例えば、１７３０ｃｍ−１でエステル帯域を示すユードラジット（登録商標）Ｅ１００）、エチルセルロース（シグマ Ｃａｔ Ｎｏ. ４６０８０）、およびプルロニック（登録商標） ＰＥ ３１００ （ＢＡＳＦ）などのフィルム形成性ポリマーの異なるファミリーには現れなかったため特定であると見なされた。逆に、これらの例示的な参照ポリマーの帯域特性は、本発明のコーティングから抽出されたサンプルには存在しないか、検出可能なレベルを下回っていた。例えば、試験サンプル（ＥＡＡコポリマーを含む）にはプルロニック（登録商標）ポリマーのエーテル結合に起因する１１００ｃｍ−１の帯域がなかった。
【０６６３】
サンプル調製の様々な態様を使用することによって、この方法から追加情報が取り出された。例えば水性媒体からテトラヒドロフランなどの非プロトン性媒体に換えることにより。本実施例の抽出物においてはこのような媒体の変化によってプロトン性溶媒のヒドロキシル基によって以前はマスクされていた２７００〜３３００ｃｍ−１の範囲の追加の帯域が明らかになった。溶媒を変えることによって明らかになったこれらの追加の帯域は、このケースではＥＡＡコポリマーのアクリル酸部分、遊離ヒドロキシル基に起因していた。
【０６６４】
ＳＥＭ−ＥＤＳ分析によるシリコーンアンダーコーティングの確認
走査型電子顕微鏡（ＳＥＭ）−エネルギー分散型Ｘ線分光法（ＥＤＳ）によるコートされた毛房の分析によって、炭素、酸素、窒素に加えて、毛髪繊維を覆う第１コートに起因する、かなりの割合のアミノシリコーンを含むケイ素原子（通常、すべての元素の重量の＞１０％）が明らかになった。次の実験条件下で、クロスビーム ３４０ ＺＥＩＳＳ／Ｇｅｍｉｎｉ ＳＥＭ顕微鏡で分析を行った。エネルギー５ｋＶ；開口部１２０；作動距離５ｍｍ。以下に報告される結果は、少なくとも４回の繰り返しの平均である。
【０６６５】
生まれつきの／コートされていないヨーロッパ人の毛髪の第１対照は、予想どおり、ベースライン値が０．２％のシリコーンシグナルがないことを表示した。本教示に従って第１アミノシリコーンコートおよび第２着色コートで着色された同じ毛髪サンプルは、顔料が中和されたＥＡＡに埋め込まれており、約１２．３％のシリコーンの存在を示した。次に、着色コートのみを穏やかに除去するために、穏やかな除去処理を着色した毛髪に適用した。除去は着色毛髪サンプルを３０％アンモニア水で覆い、５分間軽く振とうすることによって達成された。アミノシリコーンアンダーコートを保持している脱色したサンプルも、約１６．６％のシリコーンの存在を示した。最後に、サンプルを除去溶液中でさらに５分間培養したが、今回は第１コートの残留物を除去するために、染料ブラシで激しくブラシをかけた。完全にコートが除去されたサンプルは、約３．４％の微量のシリコーンを示した。
【０６６６】
これらの結果は、本教示に従ってコートされた毛髪上のシリコーンフィルムの存在をＳＥＭ−ＥＤＳによって検出できることを明らかにしている。検出は、シリコーンフィルムが着色ポリマーフィルムでオーバーコートされている間行うことができ、このようなフィルムが選択的に穏やかに除去されると、シリコーンフィルムが露出する。
【０６６７】
ひとたび露出すると、残りのシリコーンフィルムでコートされた毛髪繊維を、上述のＦＴＩＲ−ＡＴＲシステムのＡＴＲ結晶に直接並置し、スペクトルを分析し、生まれつきのコートされていない毛髪と比較した。ケイ素原子の存在と共にアミノ−ケイ素フィルムの同定を裏付けるアミノポリマーから予想されるように、ＡＴＲスペクトルによって、第１級および第２級アミノ基を示す１４５０〜１４７０ｃｍ−１および１５８０〜１６２０ｃｍ−１の低帯域の存在が明らかになった。
【０６６８】
アミノシリコーンの第１コートから誘導されるアミノ基の存在と一緒にケイ素原子を検出できることが関連する場合、第１コートを示唆していると考えられ、このことはＦＴＩＲ−ＡＴＲ（または他の分析法）による第２コートの中和可能なポリマーに対応する帯域の同定と共に、サンプルされた毛髪が本教示に従って着色された可能性を高める。
【０６６９】
化学分析の当業者は、追加の技術によって、第１または第２コートのいずれかのポリマーを特徴付ける同様の検出が可能になり得ることを容易に理解することができる。質量分析技術、特にマトリックス支援レーザー脱離飛行時間型質量分析（ＭＡＬＤＩ−ＴｏＦ−ＭＳ）などのソフトイオン化技術は、調査した材料の分子質量分布の確立だけでなく、ポリマーの末端基や分岐構造に関連するユニークな情報をさらに提供することができる。
【０６７０】
実施例１７：洗浄耐性
実施例１３は、非接触剤、すなわち照射に対する毛髪試料の耐性を扱うが、本研究は、直接的な機械的および化学的因子の効果、すなわち洗浄耐性を評価する。
【０６７１】
これまでに説明したすべての着色組成物および方法は、選択された顔料による望ましい着色に加えて、濡れた毛髪と乾いた毛髪の両方で心地よい感触／手触りを提供した。一般に、それらはまた、湿った状態および乾燥した状態の着色された毛髪房の櫛通り性を可能にしたが、通常、参照のコートされていない毛髪にある程度劣る。この予備観察は、標準的な方法によって定量化されていなかった。
【０６７２】
ヤクの毛のサンプルを、実施例１に記載のとおりアミノ-シリコーンエマルションで着色し、続いて第２コートに、（a）プリマコール（登録商標）５９９０Ｉに埋め込まれたジアセタニルイエロー ＨＴＴ ８３１８Ｃ；（b）ヌクレル（登録商標）２８０６に埋め込まれたＰＶ ファストオレンジ Ｈ２ＧＬ；（c）プリマコール（登録商標）５９９０Ｉに埋め込まれたヒューコ（登録商標）レッド ３１２２０１のいずれかを含む超湿潤分散剤が続いた。顔料はすべて、それぞれのＥＡＡコポリマーに１：３の重量比で埋め込まれた。実施例４の手順に記載のとおり着色を行った。次いで、着色された毛のサンプルを機械的対流オーブンＤＦＯ−２４０Ｎ内で８０℃および１００％相対湿度で１週間培養して、確実にコートを完全硬化させた。
【０６７３】
次に、硬化したサンプルに一連の洗浄を施した。各サイクルで、毛繊維をたっぷりとシアーナチュラルケラチンシャンプー（サリーナキー（イスラエル））で約１分間マッサージし、約４０℃の水道水ですすいだ後、フィリップスコンパクトヘアドライヤーで乾かした。Ｘ−Ｒｉｔｅ ９３９分光光度計を使用してサンプルの光学密度を測定し、洗浄サンプルのＯＤ値が完全硬化後に測定した元のＯＤ値の８０％を下回るまで、ＯＤの変化を最大１０サイクルごとにモニターした。黄色とオレンジ色のサンプルはＹフィルターを使用して測定し、赤色のサンプルはＭフィルターを使用して測定した。
【０６７４】
着色フィルム（硬化性ポリマーが完全に硬化したら）は、毛を水で少なくとも２０回（またはカチオンシャンプーで少なくとも１０回）洗浄でき、ＯＤ値が少なくとも洗浄サイクル前の元のＯＤ値８０％を維持している場合、耐洗浄性があると見なされる。
【０６７５】
各色のサンプルと評価したサイクルについて、ＯＤ測定を少なくとも５回繰り返して行った。各色の平均結果とベースラインからの割合を表１３Ａに示す。
【０６７６】
【表１３Ａ】
2020512989.tif 000015
【０６７７】
表から分かるように、本開示に従って調製した例示的な組成物で着色された毛髪サンプルは全て「耐洗浄性」を得て、ベースラインからのＯＤ低下は２０％未満で少なくとも４０シャンプーサイクル（オレンジ色）、少なくとも５０（赤色）または約１１０（黄色）に持ちこたえた。このような結果は、本発色方法および組成物が永続的な着色に適するとの分類を裏付ける。
【０６７８】
ロレアル社製（フランス）エルセーヴカラーヴィヴのシャンプーとコンディショナーのセットについて以下に報告するように、同様の実験を代替シャンプーで、およびコンディショニングステップを追加して行った。同等な結果が得られた。
【０６７９】
明るい色合いを有する（ブリーチし混合毛髪見本で形成された）人の毛髪サンプルを、超湿潤中和分散液で着色し、黄色またはピンク色になった（それぞれプリマコール（登録商標）５９９０Ｉに埋め込まれたジアセタニルイエロー ＨＴＴ ８３１８ＣまたはＰＶ ファストピンク Ｅによって得られる、表２の品目３および２１を参照）。着色を実施例４の手順に記載するとおり行った。次に、着色毛髪サンプルを、ＫＢＦ−２４０インキュベーター（バインダー社（ドイツ））を使用して、７０℃および７０％相対湿度の湿度チャンバ内で３日間培養し、確実にコートを硬化させた。
【０６８０】
１５〜２０ｃｍの長さの繊維を有し、重量が約１．２ｇの硬化した毛髪サンプルは、以下のサイクルにかけた：（ａ）０．４ｇのエルゼーブカラーヴィヴシャンプーでシャンプーする；（b）４０度℃の水道水ですすぐ;（c）１．０ｇのエルセーヴカラーヴィヴコンディショナーでコンディショニングする；（d）４０℃の水道水ですすぐ;および（e）髪を乾かす。この洗浄サイクルを３回繰り返し、各サイクルの後にＸ−Ｒｉｔｅ ９３９分光光度計を使用して毛髪サンプルのＯＤを測定した。Ｙフィルターを使用して黄色のサンプルをモニターし、Ｍフィルターを使用してピンク色のサンプルをモニターした。
【０６８１】
各着色サンプルと評価されたサイクルについて、ＯＤ測定を少なくとも４回繰り返して行った。各色の平均結果とベースラインからの割合を表１３Ｂに示す。
【０６８２】
【表１３Ｂ】
2020512989.tif 000016
【０６８３】
上記の表の予備結果の線形外挿により、黄色の毛髪サンプルは、ＯＤがベースライン値から２０％以上低下する前に、シャンプーとコンディショニングの約１０サイクルに耐えるはずであり、ピンク色の毛髪サンプルは、約１６回このようなサイクルに耐えるはずであると計算された。
【０６８４】
同様の研究を、ＡＳＥ（ＰＦ）１の塗布による第１コートと中和されたダーマクリル（登録商標）７９−埋め込みユニピュア レッド ＬＣ３０７９顔料に基づく第２コートで着色された毛髪サンプルで行い、水性分散液は上記のように調製した。着色サンプルを周囲温度で４８時間硬化させ、その時点で、３７℃の水または２３℃のピュアシアシャンプーで一連の洗浄にかけた。ＯＤを、最大２５回の洗浄サイクルまで先に詳述したとおりモニターした。普通の水で洗った毛髪サンプルは、わずか４％のＯＤの減少を示した（２５回の洗浄後にベースラインの１．４２０から１．３６６に）、一方シャンプーで洗ったサンプルは約１１％の減少を示した（２５回の洗浄後にベースラインの１．５７２から１．３９５に）。これらの結果は、本明細書に開示した組成物を使用する本方法により着色された毛髪の洗浄耐性をさらに裏付ける。
【０６８５】
洗浄耐性を評価するこのような実験（従って、本方法によって得られる着色の永続性の程度）を、様々な第１コートおよび第２コート組成物で繰り返した。そのような試験の結果（図示せず）に基づいて、洗浄耐性は主に第１コート、つまり縮合硬化性アミノシリコーンフィルムの毛髪繊維への最初の付着によって左右されると考えられる。それにもかかわらず、第２コートのポリマー材料に応じて、洗浄耐性の変動が認められる場合がある。特定の理論に束縛されることを望むものではないが、第２コートは、あるとしてもある程度、第１コートの周囲湿度への暴露に影響を及ぼすと考えられる。縮合硬化は湿度のレベルによって調整できるため、毛髪繊維への外部湿度の拡散を低減させる第２コートは、結果的に第１コートの硬化を遅らせると想定される。
【０６８６】
実施例１８：ボリューム改善および光沢
実施例４で述べたように、本コーティング組成物は、着色顔料がなくても、それでコートされた毛髪繊維のボリュームを有利に改善することがわかった。この研究では、ボサノバテクノロジーズ社（米国）のサンバヘアシステムを使用して光沢をモニターした。毛髪房の繊維をコーミングして整列したシリンダー台上の鏡面反射光と拡散光を識別するために、偏光入射光を使用して測定値を収集した。光沢パラメータは、入射光と同じ偏光を有する第１反射である。体積を視覚的に評価し、コートされていない対照と定性的に比較した。観察は独立した観察者によって行われ、５つのサンプルの序列を与えた。１は最も高い観察ボリュームを示し、５は最も低い観察ボリュームを示す。平均結果を表１４の１行目に示す。
【０６８７】
ヨーロッパ人の黒い毛髪房を、最初に実施例１に記載のとおり調製した無顔料ＡＳＥエマルションでコートし、すすぎ、その後、先に実施例５および実施例７で述べたとおり、１０重量％の固形分濃度で調製した表１４に記載した無顔料ＥＡＡコポリマーの超湿潤中和分散液でコートした。次いで、コートされたサンプルを洗浄し、乾かした。乾いた各毛髪サンプルについて、房の少なくとも３つの異なる領域で光沢測定を行った。同じ毛髪のコートされていない対照を含む平均結果を表１４の２行目に示す。ここで、ＡＵは任意の輝きの単位を表す。参考までに、１ＡＵ以下の変化は一般に肉眼では検出可能ではなく、一方２ＡＵ以下の変化はほとんどの色で許容できると判断される。
【０６８８】
【表１４】
2020512989.tif 000017
【０６８９】
表からわかるように、アミノシリコーンアンダーコート上の第２層について、本開示の無顔料ＥＡＡコポリマーの非限定的な例示組成物で単にコートされたすべての毛髪サンプルはほとんどの場合コートされていない対照と比較してより優れたボリュームおよび同等の光沢を提供した。有利には、このような光沢は、コーティングが繊維から除去されない限り安定であろう。これらの結果は、本着色法が毛髪繊維を傷めず、さらにそのボリュームを改善し得ることを示唆している。
【０６９０】
実施例１９：耐ブリーチ性
実施例１７では、本開示に従って着色された毛髪サンプルは、本発明のいくつかの実施形態による着色方法を永久着色として分類できるほどに大量のシャンプーサイクルに耐性があることが明らかになった。シャンプーは毛髪繊維の化学処理と見なすことができるが、通常は穏やかなものを目的としており、毛髪を著しく傷めることはない。本研究では、着色毛髪サンプルをより過酷な化学処理、一般に当業界で使用され、それが引き起こす深刻な損傷が恐れられている、すなわちヘアブリーチした。
【０６９１】
実施例１３に記載のとおり、ダークな色の毛髪サンプルを２シリーズで着色した。簡単に言うと、第１シリーズでは着色分散液を第２コーティングとして（ＡＳＥを塗布した第１コート上に）塗布し、第２シリーズでは着色分散液を（ＡＳＥ第１コート、アルミニウムフレークの第２層、アミノシリコーンの第３層の上に）第４コーティングとして塗布した。超湿潤中和着色分散液は、顔料としてクロモフタル（登録商標）バイオレット Ｄ５８００またはヘリオゲン（登録商標）グリーン Ｋ ８７３０のいずれかを含み、それぞれプリマコール（登録商標）５９９０Ｉとルワックス（登録商標）ＥＡＳ−５のブレンドに重量比１：４で埋め込んだ。コポリマーは１：１の重量比であった。毛髪試料を実施例１３に記載のとおり着色した。
【０６９２】
ブリーチ組成物は、製造業者の指示に従って、着色ボウルでブリーチキット（ブロンドスタジオマジメッシュ、ロレアル社（フランス））の成分を混合することにより調製した。簡単に言えば、１０ｇのブロンドスタジオマジメッシュ１と１０ｇのブロンドスタジオマジメッシュ２の混合物に１０ｍＬの過酸化水素（ブロンドスタジオ３０ ｖｏｌ（９％））を加えた。均一な粘性クリームが得られるまで着色ブラシで混合を行った。次いで、ブリーチクリームを、上記４つの毛髪サンプル（第２または第４コートのいずれかとしてバイオレットおよびグリーンに着色された）およびコートされていない対照に塗布した。ブリーチを室温で３５分間進行させた。次に、ブリーチクリームを毛髪サンプルから洗い流し、水道水で十分にすすいだ。次いで、毛髪サンプルを、シアーナチュラルケラチンシャンプー（Ｇｉｌａｍ Ｃｏｓｍｅｔｉｃｓ Ｌｔｄ.(イスラエル））で一度シャンプーし、すすぎ、ヘアドライヤーで乾かした。
【０６９３】
コートされていないダークな毛髪の対照は大幅な色の低下を示した（すなわち、ブリーチが成功した）が、本方法により調製したサンプルでは目に見える色の変化は検出されなかった。これらの結果は、本発明の組成物で形成したコーティングは毛髪を苛酷な化学的浸透から保護することを示唆している。従って、これらのフィルムは、より穏やかな化学物質暴露（例えば、スイミングプールなどにある消毒剤）から毛髪繊維を保護することが期待される。
【０６９４】
実施例２０：反応性フィラーを含むアミノシリコーンエマルションの調製
実施例１では、第１コートのアミノシリコーンエマルションは、アミノシリコーンポリマーの存在下でアミノシリコーンフィルムネットワークを形成するための架橋剤として縮合硬化性アミノシランモノマー（アミノシリコーン反応物の一種）に依存していた。本実施例では、三次元（３Ｄ）ネットワークフォーマーがアモルファス疎水性ヒュームドシリカ、典型的には表面処理後のものを含む代替配合物を調製した。ヒュームドシリカの表面処理は、既知の場合、１つ以上のシリコーンオイル、ポリシロキサン、ヘキサメチルジシラザン（ＨＭＤＳ、例えばＣＡＳ Ｎｏ. ６８９０９−２０−６で入手可能）およびアミノシランで構成されていた。反応性ヒュームドシリカの粒子は、乾燥形態または分散液のいずれかで提供され、以下の量は材料の固形分を指す。試験した粒子は（比表面積から算定される）その表面処理および／またはサイズが異なっていた。試験した粒子は、約２５ｍ２／ｇ〜約２４５ｍ２／ｇの比表面積（ＢＥＴにより評価し、それぞれの製造業者により報告された）を有していた。フィラーは全てアミノシリコーンマトリックスの屈折率と同一または類似の屈折率（±１０％）を有するように選択された。粉末状であっても、ヒュームドシリカには最大２．５ｗｔ重量％の残留含有水分量を提供し得る。
【０６９５】
ヒュームドシリカなどの多孔質固体の全体的な内部および外部比表面積は、ブルナウアー、エメットアンドテラー（ＢＥＴ）の方法に従って物理吸着ガスの量を測定することによって求めることができる。一実施形態では、表面積はＩＳＯ ９２７７に従って求められる。
【０６９６】
バイアル内で、ボルテックスジェニー２ミキサー（サイエンティフィックインダストリー社製（米国））を使用して、反応性油相に反応性疎水性ヒュームドシリカを含む以下の一連の配合物を約５秒間混合した：
【０６９７】
第１シリーズ
ジェネシーポリマー社（米国）より供給された０．０１２ｇの縮合硬化性アミノシリコーンポリマー、ＧＰ−３９７（１１６のアミン価、および約３，７５４ ｇ／ｍｏｌの分子量を有する）。
０．０４８ｇのアミノ官能性シラン架橋剤、ダイナシラン（登録商標）ＳＩＶＯ ２１０、その製造業者によれば、エボニックインダストリーズ社（ドイツ）より供給された、それぞれ約２２１ｇ／ｍｏｌから約４２５ｇ／ｍｏｌの分子量を有する３つの縮合硬化性モノマーの組み合わせ。
エボニックリリースエフィシエンシー社（ドイツ）より供給されたエアロジル（登録商標）Ｒ ８２００、エアロジル（登録商標）ＮＡ ５０ Ｈ、エアロジル（登録商標）Ｒ ８１２ Ｓ、およびエアロジル（登録商標）ＮＡ ５０Ｙ。
ＢＹＫ社（米国）より供給されたＮａｎｏＢＹＫ ３６５０およびＮａｎｏＢＹＫ ３６５２から選択された０．０２ｇのアモルファス疎水性ヒュームドシリカ（上述のアミノシリコーンプレポリマーの合計重量の３０重量％）。
【０６９８】
第２シリーズ
信越社より供給された０．０４ｇの縮合硬化性アミノシリコーンポリマーＫＦ−８５７（１２７のアミン価を有する２Ｓｉｌ分子）。
０．１６ｇのアミノ官能性シラン架橋剤、ダイナシラン（登録商標）ＳＩＶＯ ２１０（エボニック）または（１−（３−トリエトキシシリル）プロピル）−２,２−ジエトキシ−１−アザ−２−シラシクロペンタン（ジェレストによりＳＩＴ８１８７．２として市販されているものなど）。
ジェネシー社の低速硬化アミン／アルコキシ末端ブロックシリコーンＧＰ−１４５（１１のアミン価、および１８，０００の分子量を有する）である０．００６ｇのシリコーンオイル。
０．００４ｇ、０．００６ｇ、０．００８ｇまたは０．０１２ｇのエアロジル（登録商標）８２００（ＫＦ−８５７の合計重量の１０重量％、１５重量％、２０重量％または３０重量％に相当）。
【０６９９】
得られた架橋性アミノ−シリコーンブレンドは、透明な溶液を形成するまで必要に応じてＱ７００超音波破砕装置（Ｑソニカ社（米国））の最大振幅の３０％で１５秒間さらに音波処理した、ここではアミノシリコーンブレンド（ＡＳＢ）と呼ぶ。
【０７００】
別の容器に、０．０６ｇのポリオキシエチレン（２０）ソルビタンモノオレエート界面活性剤（ツィーン（登録商標）８０、ＣＡＳ Ｎｏ. ９００５−６５−６、シグマ−アルドリッチ社（米国）より供給された）を５９．９４ｇの脱イオン水に添加することにより、０．１重量％の乳化剤分散液を調製した。透明で均一な界面活性剤溶液が得られるまで、それらを手動で振とうした。
【０７０１】
特に明記しない限り、各アミノシリコーンエマルション（ＡＳＥ）は、各ＡＳＢ透明ブレンドの総重量を６０ｇの０．１重量％の界面活性剤溶液に加え、Ｑ７００破砕装置の最大振幅の５０％で１５秒間均一なエマルションが得られるまで混合物を超音波処理することにより調製した。得られたエマルション液滴の平均サイズ（Ｄｖ５０）をレーザー回折粒子サイズ分析器（マルバーンインストゥルメンツ社製（英国）のマスターサイザーＡＷＡ ２００３）を使用して測定し、試験したエマルションが全てサブミクロンであることがわかった。
【０７０２】
上述の各疎水性ヒュームドシリカで調製したさまざまなＡＳＥに毛髪サンプルを浸漬し、先に詳述したようにすすいだ。全てのサンプルで少なくともヒュームドシリカを含まない実施例１の配合物と同様に、毛髪繊維をコートするアミノシリコーンフィルムの形成をもたらした。試験した疎水性ヒュームドシリカサンプルの中で、ＨＭＤＳで表面処理したエアロジル（登録商標）Ｒ ８２００が特に適当であることがわかった。
【０７０３】
親水性ヒュームドシリカまたは親水性ヒュームドアルミナ（それぞれエボニックリソースエフィシエンシー社製のエアロジル（登録商標）ＯＸ ５０またはエアロジル（登録商標）Ｗ６３０）をそれぞれ０．００４ｇ用い、それ以外は同様に配合して調製した比較例のＡＳＢブレンドはあまり好ましくないことがわかった。
【０７０４】
特に明記しない限り、第１コートがとりわけアミノシリコーンポリマーと反応性フィラーを含む着色例は、０．０４ｇのＫＦ−８５７、０．１６ｇのダイナシラン（登録商標）ＳＩＶＯ ２１０、０．００６ｇのＧＰ−１４５および０．０３１ｇのエアロジル（登録商標）Ｒ ８２００（アミノシリコーン反応物の総重量の１５重量％に相当）から成るＡＳＢから調製したＡＳＥで実施するものとする。この組成は、ＡＳＥ（ＰＦ）１と呼ばれることがある。
【０７０５】
（例えば、氷酢酸で）わずかに酸性化されてｐＨ９になったＡＳＥ（ＰＦ）１エマルションのゼータ電位を、折り畳まれた毛細管セルＤＴＳ１０７０を備えたゼータサイザー ナノ Ｚ（マルバーンインストゥルメンツ社製）を使用して測定し、＋２４ ｍＶであることがわかった。
【０７０６】
実施例２１：反応性アミノシリコーンポリマーを欠くアミノシリコーンエマルションの調製
実施例１および２０では、例えば、第１コートのアミノシリコーンエマルションには、アミノシラン架橋剤（通常モノマー）の少なくとも１つを含む３Ｄネットワークフォーマーによって支援または誘発されるフィルム形成のためのアミノシリコーン縮合硬化性ポリマーまたはアモルファス疎水性ヒュームドシリカが含まれていた。本実施例では、アミノシリコーン反応性ポリマーの非存在下で第１コートが形成される。
【０７０７】
例示的な配合を表１５に提供するが、ここで化合物の量はグラムで与えられる。この表で、Ｍ２はヘキサメチルジシロキサン、ジェレスト社よりＣＡＳ Ｎｏ. １０７−４６−０で提供された１６２．３８の分子量、および約１．３７７のＲＩを有するシリコーンオイルを表し、ＤＭＤＥＳはシグマ−アルドリッチ社よりＣＡＳ Ｎｏ. ７８−６２−６で提供されたジエトキシジメチルシラン（１４８．２８の分子量、および約１．３８１のＲＩを有する低速硬化２Ｓｉｌ縮合硬化性モノマー）を表す。
【０７０８】
【表１５】
2020512989.tif 000018
【０７０９】
バイアルで、ボルテックスジェニー ２ミキサー（サイエンティフィックインダストリーズ社製（ＵＳＡ））を使用して、表に報告されている量の各ＡＳＥのすべての材料を約５秒間混合した。次いで、架橋性アミノ-シリコーン混合物を、Ｑ７００超音波破砕装置の最大振幅の５０％で１５秒間超音波処理することにより乳化し、追加の専用乳化剤なしで均一なエマルションが得られた。得られたエマルション液滴の平均サイズ（Ｄｖ５０）を、レーザー回折粒子サイズ分析器（マスターサイザーＡＷＡ ２００３、マルバーンインスツルメンツ社製（英国））を使用して測定し、サブミクロンであることがわかった。
【０７１０】
ダイナシラン（登録商標）ＳＩＶＯ ２１０（３７０の推定アミン価を有する）は、製造元によれば、３つのモノマーブレンドを含んでいることに留意されたい：４５０のアミン価を有する３−アミノプロピルトリエトキシシラン（ＣＡＳ Ｎｏ. ９１９−３０−２、通常２５％以上で存在）、２３５のアミン価を有するビス（トリエトキシシリルプロピル）アミン（ＣＡＳ Ｎｏ. １３４９７−１８−２、通常２０％以上で存在）、２６３のアミン価を有する１−（３−（トリエトキシシリル）プロピル）−２,２−ジエトキシ−１−アザ−２−シラシクロペンタン（ＣＡＳ Ｎｏ. １１８４１７９−５０−７、通常１〜５％の範囲で存在）。これらの材料はそれぞれエボニック社のダイナシラン（登録商標）ＡＭＥＯ、ジェレスト社のＳＩＢ１８２４．５およびＳＩＴ８１８７．２として個別に入手可能である。２ｇのダイナシラン（登録商標）ＳＩＶＯ ２１０を２ｇのその各構成分子で置き換えたＡＳＥ（ＮＰ）１と同様の配合物も調製した。
【０７１１】
ＡＳＥ（ＮＰ）５の調製に使用されるダイナシラン（登録商標）１１４６は、エボニック社から購入した、４５５のアミン価および１分子あたり３つを超えるシラノール形成基（すなわち、３＋Ｓｉｌ分子）を有する縮合硬化性オリゴマーである。ＡＳＥ（ＮＰ）２の調製に使用されるＳＩＯ６６２９．１は、ジェレスト社よりＣＡＳ Ｎｏ. ７０８５１−５０−２で供給される、約３５９の分子量、および約１．４４３の屈折率を有する非アミノ疎水性２Ｓｉｌ縮合硬化性モノマーである。ＡＳＥ（ＮＰ）４の調製に使用されるＤＭＳ−Ｓ１２は、ジェレスト社よりＣＡＳ番号７０１３１−６７−８で供給される、４００〜７００の範囲の分子量、１．４０１以下の屈折率を有する非アミノ疎水性縮合硬化性オリゴマーである。
【０７１２】
毛髪試料を、アミノシリコーン反応性ポリマーを除く前述の縮合硬化性反応物のそれぞれで調製したＡＳＥに浸漬し、先に詳述したようにすすいだ。全てのサンプルでアミノシリコーン反応性ポリマーをさらに含む実施例１の配合物と少なくとも同様に毛髪繊維をコートするアミノシリコーンフィルムの形成が得られた。しかし、得られたフィルムは概してより脆い挙動を示した。ＡＳＥ（ＮＰ）２配合物は、最もよい挙動を示し、満足のいく感触を与えた。ダイナシラン（登録商標）ＳＩＶＯ ２１０を含むＡＳＥ（ＮＰ）１配合物と、それぞれが上記ブレンドの３分子の１つを含む比較配合物とを比較して得られた結果から、すべての成分が同様に毛髪繊維への良好な初期付着をもたらすように見うけられたが、一方ＳＩＴ８１８７．２は（以下の実施例で詳述するように、色移りの欠如と比較的高いＯＤによってそれぞれ確認されるように）、着色に顕著に寄与するように見えた。唯一の反応性アミノシリコーンプレポリマーとして比較的水溶性のダイナシラン（登録商標）ＡＭＥＯから成る配合物（ＡＳＥ（ＮＰ）６を参照）は、一時的な着色のみを提供することが後に判明した。
【０７１３】
実施例２２：フィラーを含むか、または反応性アミノシリコーンポリマーを欠く第１コート上の着色
この実施例の目的は、実施例２０および２１に例示するように調製した第１コートをさらに本教示に従う着色組成物でコートすることに対する適合性を明らかにすることであり、ここにおいて第２コートのポリマー材料は中和可能な酸性モノマー（例えば、ＥＡＡ、ＥＭＡＡ、ＡＡＡ、またはその混合物）を含む。
【０７１４】
実施例２０でさらに説明するように、フィラーを含む組成物を例示する第１コートはＡＳＥ（ＰＦ）１を使用して得られ、このＡＳＥは０．０４ｇのＫＦ−８５７、０．１６ｇのダイナシラン（登録商標）ＳＩＶＯ ２１０、０．００６ｇのＧＰ−１４５および０．０３１ｇのエアロジル（登録商標）Ｒ ８２００から成るＡＳＢから調製した（アミノシリコーン反応物の総重量の１５重量％に相当）。
【０７１５】
実施例２１でさらに説明するように、アミノシリコーンポリマーを除く組成物を例示する第１コートはＡＳＥ（ＮＰ）２を使用して得られ、このＡＳＥは１．８ｇのダイナシラン（登録商標）ＳＩＶＯ ２１０、０．２ｇのＳＩ０６６２９．１、および１０ｇの脱イオン水中の８ｇのヘキサメチルジシロキサン（Ｍ２）を乳化することによって調製した。
【０７１６】
第２コートは、実施例２および３に記載のとおり調製したＥＡＡ埋め込みピグメントバイオレットから成り、第２コート組成物は、１００ｇの中和された水性分散液につき、２ｇのピグメントバイオレットクロモフタル（登録商標）Ｋ５８００、４gのプリマコール（登録商標）５９９０Ｉ、４ｇのルワックス（登録商標）ＥＡＳ−５および５ｇのダイナックスＮを含んでいた。
【０７１７】
毛房（約７ｃｍの長さのブリーチした人の毛髪または白いヤクの体毛）を、上述のＡＳＥで約１０秒間浸漬した。１０秒後、この毛を温水（約４０℃）で洗浄して余分な物質を除去した。次いで、ぬれた毛髪房を、第２コート用の着色水性分散液で満たされたカップに浸漬した。毛髪サンプルを約１分間穏やかに混合し、その後温水ですすぎ、カチオンシャンプーで洗浄し、熱風送風機で乾かした。乾いた着色毛髪サンプルが得られた。
【０７１８】
フィラーを含む上述の第１コート（ＡＳＥ（ＰＦ）１を使用）を使用して着色された毛髪サンプルを周囲温度でさらに１日間硬化させ、その後３０回の洗浄サイクルに耐えることがわかった。実施例１７に大まかに述べたように、すべての洗浄液は周囲温度であった。
【０７１９】
ＡＳＥ（ＰＦ）１およびプリマコール（登録商標）５９９０Ｉ：ルワックス（登録商標）ＥＡＳ−５に埋め込まれたピグメントバイオレットでコートされた繊維を顕微鏡（ＳＥＭ−ＦＩＢ）で分析し、毛の表面の２つのコートによって得られた厚さを評価した。厚さは、毛繊維に沿った多数の位置で評価され、ほとんどの場合約２００ｎｍと６００ｎｍの間であることがわかり、２つのコートは平均で約４００〜４５０ｎｍの厚さをもたらした。
【０７２０】
アミノシリコーンポリマーを除く上述の第１コートを使用して着色された毛髪サンプル（ＡＳＥ（ＮＰ）２を使用）を周囲温度で１日間さらに硬化させ、その後２０回の洗浄サイクルに耐えることがわかった。このような耐性を実施例１７に大まかに記載のとおり評価した。すべての洗浄液は周囲温度であった。
【０７２１】
さらに、アミノシリコーン縮合硬化性ポリマーを欠いた（すなわち、ＡＳＥ（ＮＰ）２を使用して調製した）第１コートを有する着色毛髪サンプルを色移りについて試験した時、その着色の１時間以内に転写は認めらなかった。このような転写、またはその欠如は、毛髪サンプルを２枚の白い試験基材（紙シートまたはティッシュペーパー）の間に配置し、そのようにくるんだサンプルに（例えばローラーで）圧力をかけ、毛髪サンプルから白い紙に色が移ったかどうかを視覚的に評価することによって評価した。基材に色移りがなく白色のままである場合、毛髪繊維へのコートの付着は十分であると言われている。
【０７２２】
ピグメントバイオレットの代わりに以下の顔料を使用した以外は同一の水性分散液である第２コートを使用することにより、同様の着色が得られた。ブラック ＦＷ１８２、ブラックモナーク ５８０、ジアセタニルイエロー ＨＴＴ ８３１８Ｃ、ヘリオゲン（登録商標）ブルー Ｄ ７０７９、ヘリオゲン（登録商標）ブルー Ｄ ７０８６、ヘリオゲン（登録商標）グリーン Ｋ ８７３０、ヒューコ（登録商標）レッド ３１２２０１、およびＰＶ ファストオレンジ Ｈ２ＧＬ。
【０７２３】
スペシャルエフェクト顔料、すなわちラドグロ（登録商標）ＪＳＴ−１７ ピンクと無色のラドグロ（登録商標）Ｐ−０９ ＵＶ ブルー（どちらもラジアントカラー社の蛍光顔料である）も成功裏に試験された。ピンクの蛍光顔料は通常の照明（可視光）で白いヤクの毛にピンクがかった陰影を与えたが、無色の蛍光色素は白い体毛繊維の色合いを変えなかった。しかし、データカラー（登録商標）Ｔｒｕ−Ｖｕｅ ４Ｄ ライトブースでＵＶ光（３６８ｎｍにスペクトルピークを有するウシオ社製ブラックライトブルー Ｆ８Ｔ５ＢＬＢ）にさらすと、両方の体毛サンプルが蛍光性になった。
【０７２４】
スペシャルエフェクト顔料、サーモクロミックＭＣピグメント３１℃Ｄ−ブルーおよびフォトクロミックＭＣピグメント（両方ともＮＣＣ 台湾より供給）も、少し変更した実験セットアップではあるが、成功裏に試験された。顔料をそれぞれ別々にＥＡＡコポリマー（プリマコール（登録商標）５９９０Ｉ）に１：４の重量比で配合し、得られた酸性部分を有する着色ポリマーを実施例２の教示に従って水酸化アンモニウムで分散および中和した。分散液を実施例３に従ってさらに調製し、ＡＳＥ（ＰＦ）１で予め最初にコートされた毛サンプルに塗布した。着色方法は実質的に実施例４に記載のとおりであった。
【０７２５】
サーモクロミック ＭＣ ピグメント３１℃ Ｄ−ブルーで着色された白いヤクの毛のサンプルをさまざまな温度にさらした後に観察した。特に周囲温度を含む３１℃未満の低温では、体毛サンプルは青色の着色を示した。（例えば、熱風で得られるような）３１℃を超える高温では、体毛サンプルは青色の着色がなくなり、コーティングはベースラインの体毛色に対して「透明」になった。体温が約３７℃の生体に適用すると、（熱源として作用する）頭皮に近い毛繊維の部分は「無色」のままであるのに対し、より遠位の部分（ほとんどの気候から３１℃以下の温度の下では）は青色に変わり、毛根と毛先の間に色勾配を形成する。
【０７２６】
上述のように、フォトクロミックＭＣ顔料で着色された白いヤクの毛のサンプルを、ＵＶ光にさらす前後に観察した。フォトクロミック顔料を含むコーティングは通常の照明（可視光）下では無色であったが、ＵＶ光にさらすと紫色に変わった。
【０７２７】
アミノシリコーンの最初のコートがポリマーを含み無機フィラーを除いた実施例１０に示すように、第２コートの分散液を組み合わせて新しい色合いを形成することができ、そのような組み合わせによって本明細書に記載される代替の第１コートを結合させることができる。現在の一連の実験では、試験した代替の第１コートには、アミノシリコーン縮合硬化性ポリマーと15重量％のエアロジル（登録商標）Ｒ ８２００疎水性ヒュームドシリカが含まれていた。
【０７２８】
十分に毛髪サンプルを着色した着色水性分散液の組み合わせ（顔料は全てプリマコール（登録商標）５９９０１：ルワックス（登録商標）ＥＡＳ−５ １：１)に埋め込まれている）には、以下の組成物が含まれていた（顔料の重量％は各分散液中の存在に関するものであり、全組成中の最終濃度ではない）：
a）７７．７ｍＬの１重量％ブラック ＦＷ １８２分散液、１２．６ｍＬの１重量％ＰＶ ファストオレンジ Ｈ２ＧＬ分散液および９．７ｍＬの０．５重量％ヒューコ（登録商標）レッド ３１２２０１分散液。この混合物は明るい自然な人の毛髪に茶色の色合いを与える。
b）９１．４ｍＬの０．０１５重量％ヒューコ（登録商標）レッド ３１２２０１分散液および８．６ｍＬの０．１重量％ＰＶ ファストオレンジ Ｈ２ＧＬ分散液。この混合物は、未処理の自然な人の白髪にローズゴールドの色合いを与える。
c）７２．９ｍＬの１．５重量％ブラック ＦＷ １８２分散液、１１．６ｍＬの１．５重量％ＰＶ ファストオレンジ Ｈ２ＧＬ分散液、および１５．５ｍＬの１重量％ジアセタニルイエロー ＨＴＴ ８３１８Ｃ分散液。この混合物は未処理の自然な人間の白髪にブロンドの色合いを与える。
【０７２９】
ピリズマ（登録商標）Ｔ３０−２０ カラースペースイエローを使用した実施例７に説明するように、必要に応じて、第２コートに使用される中和された酸性コポリマーに埋め込まれた顔料によって提供される光学密度をさらに高めるために、顔料をアミノシリコーン第１コートに含めることが有益な場合がある。本実験では、ＡＳＥ（ＰＦ）１にＥＡＡ−埋め込み黒色顔料（実施例２に従って調製）を追加して、５重量％の黒色顔料を含むダークエマルションを形成した。未処理の自然な人の白髪を最初にこのダークエマルションでコートし、次に中和ＥＡＡ−埋め込みブラックＦＷ１８２またはブラックモナーク５８０の水性超湿潤分散液でコートした。このように着色された毛髪サンプルは黒い色合いを示し、この色合いは第１コートが参照の無着色ＡＳＥ（ＰＦ）１である対照サンプルよりダークであった。
【０７３０】
実施例２３：第１コートおよび第２コートより多い着色
この実施例の目的は、本発明の方法および組成物の複数の着色コートに対する適合性を明らかにすることである。最初の着色は、反応性強化フィラーを含む第１コート（実施例２０で詳述したように）と、ＥＡＡ（実施例２２で述べたように１：１プリマコール（登録商標）５９９０１：ルワックス（登録商標）ＥＡＳ）に埋め込まれた黄色顔料（ジアセタニルイエロー ＨＴＴ ８３１８Ｃ）を含む第２コート）によって得られた。いったん毛髪が適当に黄色に着色されて乾いたら、第３コート（第１コートと同一）に浸すことによってさらに着色し、水ですすぎ、そして同じＥＡＡブレンドに埋め込まれたオレンジ色の顔料（ＰＶ ファストオレンジ Ｈ２ＧＬ）を含む第４コートに浸すことによってさらに着色した。水ですすぎ、カチオン性シャンプーで洗浄した後、多段階で着色された毛髪を乾かすと明るいオレンジ色の着色を示し、第４コートの顔料の色による第２コートの顔料の色の組み合わせを裏付けた。興味深いことに、（中間の「第３」コートなしに）「第４」コートを第２コートに直接塗布した対照実験では、穏やかな着色も得られた。従って、この実施例は一組を上回る第１コートおよび第２コートによる毛髪繊維の交互コーティングを裏付ける。
【０７３１】
実施例２４：異なる第１コートの着色除去
実施例９では、着色組成物の除去は、第１コートがアミノシリコーンポリマーを含み反応性フィラーを欠いた毛髪試料で達成されたが、本実施例では、第１コートが（ａ）反応性フィラーを含むまたは（b）アミノシリコーンポリマーを欠く別法として着色されたサンプルで除去を試験した。
【０７３２】
実施例２０にさらに説明するように、フィラーを含む組成物を例示する第１コートは、０．０４ｇのＫＦ−８５７、０．１６ｇのダイナシラン（登録商標）ＳＩＶＯ ２１０、０．００６ｇのＧＰ−１４５および０．０３１ｇのエアロジル（登録商標）Ｒ ８２００から成るＡＳＢから調製されたＡＳＥ（ＰＦ）１を使用して得られた（アミノシリコーン反応物の総重量の１５重量％に相当）。
【０７３３】
実施例２１でさらに説明するように、アミノシリコーンポリマーを除く組成物を例示する第１コートは、１．８ｇのダイナシラン（登録商標）ＳＩＶＯ ２１０、０．２ｇのＳＩ０６６２９．１、および８ｇのヘキサメチルジシロキサン（Ｍ２）を１０ｇの脱イオン水中で乳化することによって調製したＡＳＥ（ＮＰ）２を使用して得られた（混合物の自己乳化をもたらす非ポリマーアミノシリコーン反応物）。
【０７３４】
第２コートは、実施例２および３に記載のとおり調製したＥＡＡ−埋め込みピグメントバイオレットから成り、この第２コートは、１００ｇの中和された水性散液につき、２ｇのピグメントバイオレットクロモフタル（登録商標）Ｄ５８００、４ｇのプリマコール（登録商標）５９９０１、４ｇのルワックス（登録商標）ＥＡＳ−５および５ｇのダイナックス ４０１０ Ｎを含んでいた。
【０７３５】
毛房（約７ｃｍ長さのブリーチした人の毛髪または白いヤクの体毛）を、上述のＡＳＥに約１０秒間浸漬した。１０秒後、この毛を温水（約４０）で洗浄して余分な物質を除去した。次に、ぬれた毛房を、第２コートで満たされたカップに浸漬した。この毛試料を着色水性分散液中で約１分間穏やかに混合し、その後温水ですすぎ、カチオンシャンプーで洗浄し、熱風機で乾かした。紫色に着色された乾いた毛のサンプルが得られた。
【０７３６】
第１コートが現在研究中である着色された毛房をミキシングボウルに入れ、約１０ｍＬの着色除去溶液で覆った。その内容物を表１６〜１９に示す。毛房に除去溶液の付いた染料ブラシを用いて十分にブラシをかけ、確実に完全にこの溶液によって毛房を被覆した。表の指定期間の後、着色除去溶液からサンプルを取り出した。通常、本実験では浸漬継続時間は１０分を超えなかった。
【０７３７】
着色除去溶液に浸した後、毛房を約３５〜４０℃の水道水で完全にすすいだ。サンプルをシアーナチユラルケラチンシャンプー（Ｇｉｌａｍ Ｃｏｓｍｅｔｉｃｓ Ｌｔｄ.（イスラエル））で単回の標準シャンプー処理に付し、（フィリップコンパクトヘアドライヤーで）約３０秒間乾かした。着色料除去の有効性の評価は、乾いた毛房の目視検査に基づいていた。表において、結果は着色組成物の完全な除去を示す++、コーティングの部分的な除去を示す+、または着色されたサンプルに目に見える変化が無かったことを示す０として与えられた。
【０７３８】
着色除去溶液には、実施例９で以前に試験しなかった材料が含まれていた。これらの材料を以下のとおり購入した。シクロヘキサノール、Ｎ,Ｎ−ジメチルアミノエタノール、グリセリルトリステアレート、水酸化マグネシウム（Ｍｇ（ＯＨ）２）、水酸化カリウム（ＫＯＨ）、臭化テトラブチルアンモニウム（ＴＢＡＢ）およびテトラグリコールは、シグマアルドリッチ社（米国）から少なくとも９８％の純度レベルで購入した。ベネセル（登録商標）Ｋ２００Ｍ（ヒドロキシプロピルメチルセルロース）はアシュランド社より供給され、ルビカット（登録商標）モノ ＣＰ ＡＴ１、ヒドロキシエチルセチルジモニウムリン酸の３０％水溶液は、ドイツのＢＡＳＦより供給され、ポリプロピレンパウダーマイクロプロ（登録商標）６００ＶＦおよびマイクロポリ（登録商標）はマイクロパウダー社（米国）より供給され、フッ化物塩を含むロナケア（登録商標）オラフラーはメルク（ドイツ）から購入し、ゾニール（登録商標）１３００ ＰＴＦＥ粉末はDuPont Fluor Additives、米国から取得した。
【０７３９】
表１６は、最初に反応性疎水性フィラーを含む第１コート、つまり表面処理ヒュームドシリカでコートされ、そして第２コートがＥＡＡ−埋め込み顔料バイオレットから構成されている白いヤクの体毛に行った着色除去実験の結果を示す。
【０７４０】
【表１６】
2020512989.tif 000019
【０７４１】
水酸化カリウム（ＫＯＨ）と塩化テトラブチルアンモニウム（ＴＢＡＣ）の両方が、それぞれの溶媒に十分に溶解しなかったことに留意すべきである。上記の表の結果は、ｔｅｒｔ−ブタノール中水酸化カリウムを塩化テトラブチルアンモニウムと組み合わると、フィラーを含む第１コートに基づく着色を除去するのに有効であることを示している。エタノールやｔｅｒｔ−ブタノールなどのプロトン性溶媒、またはN-オクチルピロリドン（ＮＯＰ）などの双極性非プロトン性溶媒中の水酸化カリウムのみでは、本実験の条件下では効果的な着色除去をもたらさなかった。しかしながら、Ｎ−オクチルピロリドン中の水酸化カリウムと塩化テトラブチルアンモニウムの組み合わせは、このような着色除去において部分的な有効性をもたらす。
【０７４２】
表１７は、最初に反応性疎水性フィラーを含む第１コート、つまり表面処理ヒュームドシリカでコートされ、そして第２コートがＥＡＡ−埋め込み顔料バイオレットから構成されていた白いヤクの体毛に行った着色除去実験の結果を示す。着色配合物の粘度が先の表で報告されたものと異なっており、増粘剤含有の結果として以下がクリーム状で調製された。
【０７４３】
【表１７】
2020512989.tif 000020
【０７４４】
上記表に記載された量の増粘剤（すべて美容上承認されたポリマーに基づく）によって、クリーム状の質感および先の増粘していない組成物に匹敵する効率を有する着色除去配合物が得られた。ｔｅｒｔ−ブタノール中の水酸化カリウムと臭化テトラブチルアンモニウムの組み合わせは、１０分間浸漬した場合最も効果的であった。
【０７４５】
表１８は、最初に反応性アミノシリコーンポリマーを除く第１コートでコートし、そしてＥＡＡ−埋め込み顔料で構成される第２コートでコートするクリーム状配合物を用いて強くブリーチした人の毛髪に対して行った色除去実験の結果を示す。
【０７４６】
【表１８】
2020512989.tif 000021
【０７４７】
Ｎ−オクチルピロリドン中のＴＢＨＡで構成されるクリーム状の着色除去組成物は、本実験設定において最も効率的であった。ｔｅｒｔ−ブタノールまたはシクロヘキサノール中のＫＯＨ／ＴＢＡＢの組み合わせは、１０分後に部分的な着色除去をもたらした。
【０７４８】
表１９に、フッ化物イオンの存在下で中性ｐＨの着色除去配合物を用いて行った色除去実験の結果を示す。品目１〜３は反応性フィラーを含む第１コートで最初にコートされた白いヤクの毛に関し、品目４〜７は、最初に反応性アミノシリコーンポリマーを除く第１コートでコートされた強くブリーチした人の毛髪に関する。すべてのケースで、第２コートにはＥＡＡ−埋め込みピグメントバイオレットが含まれていた。すべての着色除去配合物をＮ−オクチルピロリドン（ＮＯＰ）中で調製し、クリーム状の場合は４０重量％のマイクロポリ ２２０Ｌが含まれていた。
【０７４９】
【表１９】
2020512989.tif 000022
【０７５０】
上記の表に示すように、Ｎ−オクチルピロリドン中に２重量％のフッ化テトラブチルアンモニウムを含む中性着色除去組成物は、５分で反応性フィラーを含む第１コートに基づく着色の完全な除去を達成したが、第１コートからアミノシリコーンポリマーを除いた場合、同じ効果を達成するのに約２０分かかった。希釈していないＮＯＰの溶液またはＴＢＡＦのフッ化物をＴＢＡＢ中臭化物で置き換えた溶液では目に見える変化は検出されなかったため、着色除去を促進するイオンはフッ化物であると考えられる。
【０７５１】
まとめると、表１６〜１９に示す結果は、本方法または本明細書で教示する組成物に従って先に着色された毛髪を迅速に脱色する能力を裏付ける。本明細書で示した脱色能力は、顔料が中和されたＥＡＡコポリマーに包まれたまたは埋め込まれた着色フィルムで明らかにされたが、ＥＭＡＡおよびＡＡＡコポリマーを用いて調製した分散液で予めコートされた毛髪で同様の結果が得られた。
【０７５２】
非水性除去クリーム：ドデカン（６４．５重量％）、ＮＯＰ（１６．１重量％）、およびステアリン酸グリセリル（７．５重量％）を混合し、Ｑソニカ超音波破砕装置 Ｑ７００を使用して５００Ｗ ７０％で２分間、透明な溶液が得られるまで超音波処理した。ロナケア（登録商標）オラフラー（１０．８重量％）およびＮ,Ｎ−ジメチルアミノエタノール（１．１重量％）を溶液に添加し、得られた混合物を３０秒間ボルテックスし、ロナケア（登録商標）オラフラーが脱硬化剤となると考えられる白い粘性のあるクリームを得た。
【０７５３】
水性除去クリーム：ルビカット（登録商標）モノ ＣＰ ＡＴ１（４８．７重量％）と蒸留水（４８．７重量％）を等量混合し、透明な溶液が得られるまで約３０秒間攪拌した。ベネセル（登録商標）Ｋ２００Ｍ（０．５重量％）および水酸化マグネシウム（２．１重量％）を溶液に加え、得られた混合物を室温、６００回転／分で２０時間攪拌し脱硬化剤がルビカット（登録商標）モノ ＣＰ ＡＴ１有機リン酸塩と無機塩基である水酸化マグネシウムとの反応から生じる有機塩基であると考えられる白いクリームを得た。
【０７５４】
毛髪房をＡＳＥ（ＰＦ）１でコートし、次に実施例２〜３に記載のように調製した第２コート組成物で先に詳述したとおり着色した。着色コポリマーは、（a）２０重量％のピグメントイエロー ８３ ＣＩ ２１１０８、４０重量％のプリマコール（登録商標）５９９０１および４０重量％のルワックス（登録商標）ＥＡＳ−５；（b）２０重量％のアシッドグリーン ２５ ＣＩ ６１５７０、４０重量％のプリマコール（登録商標）５９９０１および４０重量％のルワックス（登録商標）ＥＡＳ−５；または（c）２０重量％のピグメントレッド５７：１ ＣＩ １５８５０：１および８０重量％のダーマクリル（登録商標）７９のいずれかで構成されていた。
【０７５５】
着色された毛髪試料をミキシングボウルに入れ、上述のように調製した約１０ｍＬの水性または非水性クリームで覆い、十分にブラシをかけて確実にそのクリームによって完全に被覆されるようにした。５分後、毛髪サンプルをすすぎ、シアーナチユラルケラチンシャンプーで単回のシャンプー処理に付し、その後乾かした。除去クリームによって、水性であろうと非水性であろうと、毛髪サンプルからすべての着色コートを除去することに成功した。
【０７５６】
実施例２５：コーティング材料の脱可溶化前処理
先の実施例では、第１コートＡＳＥの調製に使用されるアミノシリコーンプレポリマーは、本質的に水不溶性であることが好ましく（エマルションの形成が可能になる）、本研究は水溶性プレポリマー（その溶解性は場合により加水分解によって生じる）も使用できることを明らかにした。しかし、結果として生じる比較的弱い着色によって、発明者らはこのような比較的可溶性の材料を、乳化および塗布の前にまず溶解しにくくするまたは不溶性にすることを選ぶようになった。
【０７５７】
「不溶化」または「不溶化」ステップは、２０重量％の水溶性アミノプロピルトリエトキシシラン（ＡＰＴＥＳ； ＣＡＳ Ｎｏ. ９１９−３０−２）（エボニックのダイナシラン（登録商標）ＡＭＥＯ）、７０重量％の水不溶性非−アミン官能化シラン、メチルトリメトキシシラン（ＭＴＭＳ； ＣＡＳ Ｎｏ. １１８５−５５−３、シグマアルドリッチから購入）および１０重量％の蒸留水を混合することによって行った。成分を記載の順序でバイアルに追加した。ボルテックスミキサーで短時間攪拌した後、混合物を周囲温度で２時間、開いたバイアルで反応させた。その間、ＡＰＴＥＳをより水に溶けにくくするようにＭＴＭＳはＡＰＴＥＳと反応して縮合結合を形成すると予想される。反応後、少なくとも「不溶化」材料を含むブレンドをヘキサメチルジソキサン（Ｍ２）と２：１の重量比で混合し、この２つを周囲温度で約５秒間撹拌する。０．２ｇの得られた生成物（ＡＳＢを形成する）を６０ｇの蒸留水に加え、約１０秒間手動で振とうした。得られたＡＳＥを使用して、先に述べたように毛髪繊維をコートした。簡単には、毛髪房をこのＡＳＥに浸漬し、水道水で洗浄して余剰分を除去した後、中和された酸性ポリマーの着色水性分散液に浸漬した。着色された毛髪を（流水で、カチオン性シャンプーで一度）洗浄した後、この着色サンプルはヘアドライヤーを用いて乾かした。この方法によって毛髪繊維が着色された。
【０７５８】
さらに、マトリックス支援レーザー脱離／イオン化飛行時間型質量分析ＭＡＬＤＩ−ＴＯＦ ＭＳによりポリマー分析を行い、分子量が少なくとも３６２ｇ／モルであることがわかり、少なくとも４つのシリコーン原子の存在を示した。これらの結果は、さまざまなレベルの加水分解も示している。
【０７５９】
実施例２６：選択的着色
従来の毛髪の着色は通常汚れると考えられており、着色剤はたびたびその準備または塗布の周辺領域を非選択的に汚す。例えば、着色材は皮膚（顔面および頭皮の皮膚を含む）、容器、および他のこのような表面を、不必要に汚す可能性がある。本研究の目的は、本明細書に開示された方法および組成物を使用した着色が毛髪繊維に対して選択的であり得ることを示すことであった。
【０７６０】
本教示による着色組成物をブタの皮膚の腹側および背側部、ならびに金属（アルミニウム板）、積層複合材（フォーマイカ（登録商標））またはポリエチレンテレフタレート（ＰＥＴ）でできた表面に塗布した。試験した各ターゲット表面に２シリーズの実験を行った。第１シリーズでは、表面を縮合硬化性アミノシリコーンエマルション（すなわちＡＳＥ（ＰＦ）１）と中和された酸性ポリマーの着色分散液で連続的にコートした。コーティングプロセスは本質的に毛髪繊維について説明したとおりである。実験の第２シリーズでは、着色された分散液をターゲット表面に直接塗布した。最後の塗布後、余分の組成物を除去し、表面を水ですすぎ、乾かした。しかし、すべての表面は本発明の組成物で汚れたが、従来の着色方法とは対照的に、この汚れが石鹸と水での単純な洗浄により容易に解消した。試験した着色組成物には比較的ダークな顔料、黒、紫、青を含まれていたが、３回未満の石鹸洗浄／すすぎサイクル後に黒の色合いさえも除去された。これらの結果は、毛髪繊維に対する本着色組成物の選択性、および着色を望ましくない領域から比較的容易に除去することを裏付ける。
【０７６１】
実施例２７：示差走査熱量測定（ＤＳＣ）検討
先の実施例で広く例示したとおり、アミノシリコーンの第１コート、続いて第２着色コートで着色された毛髪サンプルを示差走査熱量計で分析した。着色された毛髪を、通常のはさみを使用して小片（長さ約２ｍｍ）にカットした。各測定について、約１０ｍｇの毛髪片を１００μＬのアルミニウムＤＳＣるつぼに入れた。ピペットを用いて蒸留水を加えてるつぼを満たした。るつぼを密閉し、室温で１２時間放置した。
【０７６２】
ＯＮ水分平衡サンプルを示差走査熱量計ＤＳＣ Ｑ２００（ＴＡ インストゥルメント（ＵＳＡ））に入れ、ＤＳＣ測定を行った。具体的には、サンプルを最初に加熱して８０℃で５分間維持し、熱平衡を可能にした。次に、データの取得と保存をアクティブにしながら、サンプルを２０℃／分の速度で３００℃に加熱した。
【０７６３】
次に、保存されたデータを使用して、サンプルのＤＳＣ曲線を得た。各着色サンプルのＤＳＣ曲線を、同じ毛髪バッチからの着色していない／コートされていない自然のままの毛髪について同じ方法で得られた参照ＤＳＣ曲線と比較した。すべてのサンプルで、ＤＳＣ曲線に同様のパターンが表示された。従って、本明細書に記載の着色プロセスは、髪の完全な状態を維持すると結論付けることができる。比較のために、従来の酸化化学によって着色された髪は、着色していない参照と比較して、ＤＳＣパターンの有意な変化をもたらした。
【０７６４】
さらに、本方法によって着色されたおよび対応するコートされていない対照を、張力計によるブレークポイントでの力の測定にかけた（１ｍｍ／分の負荷速度で２０Ｎの負荷）。結果は、すべて各繊維の直径に対して正規化されており、比較可能であることがわかり、本方法および関連する組成物が毛髪の力学的弾力性を損なわないことをさらに裏付けている。
【０７６５】
実施例２８：追加のアミノシリコーンエマルション
本実施例では、反応性油相配合物（ＯＰ１）の単一の反応物を置き換えることにより、その他は同一の５つのアミノシリコーンブレンドを調製した。各ＡＳＢでは、７３ｗｔ％の試験反応物をそれぞれアミノシリコーンオイルＧＰ−９６７およびＧＰ−９６５と、それぞれ全ブレンドの重量あたり２０重量％および７重量％で混合した。試験した反応物には、縮合硬化性アミノシリコーンモノマー（ダイナシラン（登録商標）Ｓｉｖｏ ２１０、ＳＩＢ１８２４．５およびＳＩＴ８１８７．２）およびオリゴマー（シルケスト（登録商標）ＶＸ−２２５、約２７７のアミン価、６７０〜４５００ｇ／モルの分子量を有する、またはシルケスト（登録商標）Ｙ−１５７４４、約２８０のアミン価、６３０〜１２，０００ｇ／モルの分子量を有する、モメンティブパフォーマンスマテリアルズ）。５つのＯＰ１反応性油相ブレンドのそれぞれ０．２ｇを６０ｍＬの蒸留水に加え、乳化し、その結果５つのＯＰ１−アミノシリコーンエマルションを形成した。
【０７６６】
別の反応性油相配合物（ＯＰ２）から５つの追加のアミノ−シリコーンブレンドを調製し、先に行ったように毎回単一の反応物を置き換えた。各ＡＳＢで、試験した反応物の７８重量％を２％疎水性ヒュームドシリカ（エアロジル（登録商標）Ｒ ８２００）、および反応性アミノシリコーンＧＰ−１４５およびＫＦ−８５７とそれぞれ全ブレンドの重量の３重量％および１７重量％で混合した。これらのブレンドのそれぞれには、最初の５つの配合物で使用されたものと同じ縮合硬化性アミノシリコーンモノマーおよびオリゴマーの１つが含まれていた。５つのＯＰ２反応性油相ブレンドのそれぞれ０．２ｇを、０．１％のツィーン（登録商標）８０を乳化剤として含む６０ｍｌの蒸留水溶液に添加し、乳化し、その結果５つのＯＰ２−アミノシリコーンエマルションを形成した。
【０７６７】
こうしたＡＳＥを第１コートとして毛のサンプル（白いヤクの毛）をコートした。次に、各サンプルを、先の実施例に記載のとおり調製した、バイオレット顔料（プリマコール（登録商標）５９９０Ｉ：ルワックス（登録商標）ＥＡＳ−５の１：１（重量比）混合物中に２０％クロモフタル（登録商標）バイオレットＫ５８００）を埋め込んだ中和ＥＡＡコポリマーの粒子を含む着色分散液に浸漬した。
【０７６８】
先に詳述したとおり着色を行い、サンプルされた着色毛髪をすすぎ、カチオンシャンプーで洗浄して余剰分を除去した。洗浄した着色毛髪サンプルを、毛髪繊維から約２０ｃｍの距離で熱風を吹き付けるように作動するフィリップスのコンパクトヘアドライヤーで約３０秒間乾かし、５０℃の毛髪表面温度を可能にした。乾燥工程を短縮するために、通常毛髪サンプルを乾燥プロセス中にコーミングし、繊維は全て空気の流れに容易にさらされるようにした。しかしながら、本教示による毛髪繊維のコーティングは自己終端性であるため、コーミングは本発明には必須ではない。ベースラインの着色後ＯＤを測定した。
【０７６９】
周囲温度で２４時間後、次のように、着色毛髪サンプルをシャンプー耐性試験にかけた。標準的な（非カチオン性）シャンプー（シアーナチユラルケラチンシャンプー、サリーナキー製（イスラエル））を乾いた着色毛髪サンプルに塗布し、確実に被覆しして密着するように操作者の指で十分にマッサージした。余分のシャンプーを絞って取り除いた。このステップをさらに４回繰り返した。合計５回のこのようなシャンプーサイクルの後、約２５℃の水道水で毛をすすいだ。前のステップをさらに４回繰り返し、この手順の終わりにはシャンプーサイクルの合計回数が２５回に達した。最後のシャンプーサイクルに続いて、毛髪サンプルを約２５℃の水道水で完全にすすぎ、上記のように乾かし、コーミングした。抵抗試験の終わりにＯＤを測定した。
【０７７０】
結果を表２０に報告する。ここで、様々なサンプルは第１コートのエマルションの調製に用いた縮合硬化性アミノシリコーン反応物の名前で識別される。参考までに、ヴァージン毛髪のＯＤは約０．３０であった。
【０７７１】
【表２０】
2020512989.tif 000023
【０７７２】
上記の結果は、試験した反応物（モノマーおよびオリゴマー）は全て対照のコートされていない毛髪より少なくとも４倍高い満足のいく毛髪着色を提供したことを示している。ダイナシラン（登録商標）Ｓｉｖｏ ２１０およびＳＩＴ８１８７．２（前者の水不溶性成分）の両モノマーは、実施例のシャンプー堅牢度試験に対する耐性を示し、着色の永続性を示した（ＯＤ減少はベースラインから２０％未満）。試験したオリゴマーの中で、シルケスト（登録商標）ＶＸ−２２５（約２７７のアミン価、６７０〜４５００ｇ／モルの分子量を有する）は、強い着色でより良い結果を示した。２５回のシャンプーサイクルに耐える現在の標準では永続的ではないが、それでもこのオリゴマーを含むエマルションで達成される洗浄後ＯＤは、シャンプーに対する着色の良好な復元力を示唆している。現在例示されているブレンドにおけるこの縮合硬化性アミノシリコーンオリゴマーを使用することで、半永続的（セミパーマネント）または半永続的（デミパーマネント）着色を裏付けることができる。
【０７７３】
両方に縮合硬化性アミノシリコーンモノマーとしてダイナシラン（登録商標）Ｓｉｖｏ ２１０を含むＯＰ１およびＯＰ２エマルションのゼータ電位を、折り畳まれたキャピラリーセルＤＴＳ１０７０を備えたゼータサイザーナノＺ（マルバーン・インストゥルメント社製）を使用して測定した。これらのＯＰ１およびＯＰ２エマルションは、自然のｐＨ（１０以下）で、それぞれ＋６ｍＶおよび＋４ｍＶのゼータ電位を示した。
【０７７４】
同様に、第２コート用に調製した水性分散液のゼータ電位を測定したところ、−５５Ｍｖであることがわかった。従って、ＯＰ１エマルションでは５９ｍＶ、ＯＰ２エマルションでは６１ｍＶのゼータ微分（Δζ）が得られた。
【０７７５】
前記実施形態のいくつかまたはすべてにおいて、前記中和された酸部分を有する前記ポリマー材料は、エチレン−アクリル酸（ＥＡＡ）コポリマー、エチレン-メタクリル酸（ＥＭＡＡ）コポリマーおよびアクリルアミド／アクリレート（ＡＡＡ）コポリマーから成る群から選択される少なくとも１種の中和コポリマーを含む、主に含む、本質的にそれから成る、またはそれから成る。
【０７７６】
前記実施形態のいくつかまたはすべてにおいて、前記少なくとも１つの界面活性剤は、前記洗浄され、少なくとも部分的に硬化したアミノシリコーンフィルムを湿らせるように選択または適合され、前記少なくとも１つの界面活性剤は任意に超湿潤剤を含む。
【０７７７】
前記実施形態のいくつかまたはすべてにおいて、前記配合物はエマルションを含む、またはから成る。
【０７７８】
前記実施形態のいくつかまたはすべてにおいて、前記中和された酸部分の中和前の前記ポリマー材料は、以下の特性のうちの少なくとも１つを有する：（a）少なくとも１００ｍｇＫＯＨ／ｇ、少なくとも１１５ｍｇＫＯＨ、少なくとも１３０ｍｇＫＯＨ／ｇ、または少なくとも１４５ｍｇＫＯＨ／ｇの酸価／g；および（b）ポリマー材料の総重量あたり少なくとも１５％、少なくとも１６％、少なくとも１７％、または少なくとも１８％の酸部分を有するモノマーの重量パーセント含有量、前記モノマーは場合によりアクリル酸モノマーである。
【０７７９】
前記実施形態のいくつかまたはすべてにおいて、前記ポリマー材料の酸価は、最大２３０ｍｇＫＯＨ／ｇ、最大２１５ｍｇＫＯＨ／ｇ、最大２００ｍｇＫＯＨ／ｇ、または最大１８５ｍｇＫＯＨ／ｇであり、および／またはモノマーの重量パーセント含有量は、最大３０％、最大２８％、最大２６％、最大２４％、または最大２２％である。
【０７８０】
前記実施形態のいくつかまたはすべてにおいて、前記中和された酸部分の中和前の前記ポリマー材料は、１００〜２３０ｍｇＫＯＨ／ｇ、１１５〜２１５ｍｇＫＯＨ／ｇ、１３０〜２００ｍｇＫＯＨ／ｇ、１３０〜１８５ｍｇＫＯＨ／ｇ、１４５〜１８５ ｍｇＫＯＨ／ｇ、または１４５〜１７０ｍｇＫＯＨ／ｇの範囲内の酸価、および／または前記ポリマー材料の総重量あたり１５％から３０％、１６％から２８％、１７％から２６％、１７％から２４％、１８％から２４％、または１８％から２２％の範囲の酸部分を有するモノマーの重量パーセント含有量を有し、前記モノマーは場合によりアクリル酸モノマーである。
【０７８１】
前記実施形態のいくつかまたはすべてにおいて、前記少なくとも１つの顔料は、前記中和された酸部分を有する前記ポリマー材料に配置または埋め込まれている。
【０７８２】
前記実施形態のいくつかまたはすべてにおいて、前記顔料の少なくとも１つは、前記水性分散液内で本質的に分散している。
【０７８３】
前記実施形態のいくつかまたはすべてにおいて、前記水性分散液は、少なくとも１つの顔料分散剤をさらに含み、それぞれが少なくとも前記少なくとも１つの顔料の少なくとも１つを前記水性分散液内または顔料が埋め込まれている場合は前記ポリマー材料内に分散するように選択または適合され、前記顔料分散剤対前記顔料の重量対重量比は、任意で４：１〜１：４、２：１〜１：２または１．５：１〜１：１．５の範囲である。
【０７８４】
前記実施形態のいくつかまたはすべてにおいて、前記配合物は、少なくとも１つの配合顔料をさらに含み、それぞれが少なくとも前記少なくとも１つの配合顔料の少なくとも１つを配合顔料内に分散するように選択または適合され、前記配合顔料分散剤対前記配合顔料の重量対重量比は、任意で４：１〜１：４、２：１〜１：２または１．５：１〜１：１．５の範囲である。
【０７８５】
前記実施形態のいくつかまたはすべてにおいて、前記顔料分散剤または配合顔料分散剤は、前記少なくとも１つの顔料または前記少なくとも１つの配合顔料の前記少なくとも１つに対して、それぞれ少なくとも１つの顔料親和性部分または官能性を有する。
【０７８６】
前記実施形態のいくつかまたはすべてにおいて、前記配合物はその中に分散された少なくとも１つの配合顔料を含み、前記水性分散液はその中に分散された少なくとも１つの顔料を含む。
【０７８７】
前記実施形態のいくつかまたはすべてにおいて、前記水性分散液の前記顔料は、前記配合顔料と同一または異なる。
【０７８８】
前記実施形態のいくつかまたはすべてにおいて、前記水性分散液中の前記界面活性剤は十分な量で選択および添加され、それによって、前記水性分散液が２５℃で最大で３０、最大で２８、最大で２６または最大で２４、および任意で、少なくとも１２、少なくとも１４、または少なくとも１６の表面張力を示す、またはここで前記表面張力は１２〜３０、１５〜３０、１８〜２８、１８〜２６、１８〜２４、１９〜２４、または２０〜２４ミリニュートン毎メートル（ｍＮ／ｍ）の範囲である。
【０７８９】
前記実施形態のいくつかまたはすべてにおいて、前記水性分散液は、最大でサブミクロンである金属顔料を場合により除く粒子または顔料粒子を含み、またはここで前記水性分散液内のこれらの粒子または顔料粒子のＤｖ９０が最大８００ｎｍ、最大６００ｎｍ、最大４００ｎｍ、最大３００ｎｍ、最大２００ｎｍ、最大１５０ｎｍ、または最大１００ｎｍ、および場合により少なくとも２０ｎｍ、少なくとも３５ｎｍ、少なくとも５０ｎｍ、少なくとも７０ｎｍ、または少なくとも９０ｎｍである。
【０７９０】
前記実施形態のいくつかまたはすべてにおいて、前記水性分散液は、フレーク形状を有する金属顔料の粒子または顔料粒子を含み、前記フレークの最大厚さは、最大で１０００ｎｍ、最大で８００ｎｍ、最大で６００ｎｍ、最大で４００ｎｍ、最大で３００ｎｍ、最大で２００ｎｍ、最大で１５０ｎｍ、または最大で１００ｎｍであり、および場合により少なくとも２０ｎｍ、少なくとも３５ｎｍ、少なくとも５０ｎｍ、少なくとも７０ｎｍ、または少なくとも９０ｎｍである。
【０７９１】
前記実施形態のいくつかまたはすべてにおいて、前記少なくとも部分的に硬化したアミノシリコーンフィルムまたは前記配合物は、前記配合物の重量の最大で３重量％、最大で１重量％、最大で０．５重量％、最大で０．２重量％、もしくは最大で０．１重量％を含む、または配合顔料を欠いている。
【０７９２】
前記実施形態のいくつかまたはすべてにおいて、前記方法は、前記ポリマーフィルムを製造するための前記水性分散液の前記適用に続いて、前記ポリマーフィルム上に追加の着色組成物を適用することをさらに含む。このような一実施形態において、前記追加の着色組成物は本教示によると、第１の追加の着色組成物は、本明細書中で教示されるように、縮合硬化性アミノシリコーンフィルム形成性反応物、典型的な、ふさわしい縮合硬化性アミノシリコーン水中油型エマルションを含む配合物である。このような第２アミノシリコーンフィルムの少なくとも部分的な硬化に続いて、続いて適用されるアミノシリコーンフィルムは、前記予め適用されたポリマーフィルムの外面上に配置され、付着する。
【０７９３】
上記の実施形態のいくつかまたはすべてにおいて、前記方法は、前記第２の少なくとも部分的に硬化したアミノシリコーンフィルムを製造した後、本明細書に教示されるように、前記第２の少なくとも部分的に硬化したアミノシリコーンフィルム上に、中和された酸部分を有する第２のポリマー材料、典型的なふさわしい水性分散液を適用することをさらに含み、前記第２の少なくとも部分的に硬化したアミノシリコーンフィルムをコートする第２のポリマーフィルムを製造する。
【０７９４】
前記実施形態のいくつかまたはすべてにおいて、前記中和された酸部分は、前記硬化アミノシリコーンフィルム上の窒素部分に連結または結合される。
【０７９５】
前記実施形態のいくつかまたはすべてにおいて、前記中和された酸部分は、カルボン酸またはカルボキシレート（ＣＯＯ）部分を含む。
【０７９６】
前記実施形態のいくつかまたはすべてにおいて、前記窒素含有部分は、アミン基を含む、主に含む、またはから成る。
【０７９７】
前記実施形態のいくつかまたはすべてにおいて、前記コートされた繊維の外面は負または正味の負電荷を有する。
【０７９８】
前記実施形態のいくつかまたはすべてにおいて、前記コア繊維はブリーチしていない。
【０７９９】
前記実施形態のいくつかまたはすべてにおいて、前記コア繊維はケラチン繊維である。
【０８００】
本開示の明細書および特許請求の範囲において、動詞の「comprise」、「include」および「have」、ならびにこれらの複合語のそれぞれは、動詞の目的語が必ずしも動詞の主語のメンバー、成分、要素、ステップまたは部分の完全なリストではないことを示すために使用される。
【０８０１】
本明細書で使用される単数形「a」、「an」および「the」は、複数の参照を含み、文脈が明確にそうでないと示さない限り、「少なくとも１つ」または「１つ以上」を意味する。
【０８０２】
特に明記しない限り、選択オプションのリストの最後の２つのメンバー間で「および／または」という表現を使用すると、前記リストされたオプションの１つまたは複数の選択が適切であり、実行できることを示す。
【０８０３】
本発明の明細書および後に続く特許請求の範囲のセクションで使用するとき、配合物内の成分に関して「主に含む」という用語は、その成分の少なくとも３０％の重量含有率を指す。
【０８０４】
本発明の明細書および後に続く特許請求の範囲のセクションで使用するとき、配合物内の成分に対して「大部分を含む」または「主に含む」という用語は、その成分の少なくとも５０％の重量含有率を指す。
【０８０５】
本発明の明細書および後に続く特許請求の範囲のセクションで使用するとき、「ポリマー材料」という用語は、コポリマーを指す。
【０８０６】
当業者にはすぐにわかるように、「超湿潤剤」は、表面張力調整剤（表面張力を大幅に低下させる能力で知られている界面活性剤などの湿潤剤のサブクラス）である。
【０８０７】
超湿潤剤は、非常に効率的な低表面エネルギー界面活性剤である。本発明の明細書および後に続く特許請求の範囲のセクションで使用するとき、「超湿潤剤」などの用語は、デュヌイ法で測定した水中０．１重量％の濃度で最大３５ｍＮ／ｍの平衡表面張力を有する任意の湿潤剤または界面活性剤を指し得る。好ましくは、平衡表面張力は最大で３２ｍＮ／ｍ、または最大で３０ｍＮ／ｍである。
【０８０８】
基本的に、このような超湿潤剤はどれもアミノシリコーン反応物（およびそれにより形成されるフィルム）およびコーティング組成物の酸性ポリマー材料と十分な適合性を示す限り、通常は本発明との併用に適している。容易に理解されるように、本明細書で使用される任意の材料と同じコーティング組成物の他の材料および／または隣接するコーティングの調製に役立つ可能性がある材料との化学的適合性の原則は、本明細書に開示されるコーティング組成物に必要なすべての材料の選択を好ましく導くはずである。素材が他の素材と互換性があるのは、その活性を妨げないか、意図した目的に大きな影響を与える程度にまでその活性を低減しない場合である。例えば、とりわけ、部分的に硬化したアミノシリコーンのフィルムを湿らすことができない場合、またはその完全な硬化を妨げる場合、またはアミノシリコーンフィルムが、ターゲット繊維に十分におよび／または急速に付着しない程度にその硬化を低減または遅らせるか、または水性分散液と好ましく混和しないか、または酸性ポリマー材料または顔料に有害ではないか、または酸性ポリマー材料の付着を妨げるまたは低減し、および同様の望ましくない効果がある場合超湿潤剤は適合性がないということになる。
【０８０９】
「疎水性」という用語は、一般に、当技術分野で使用されているように使用される。従って、表面に関して、「疎水性」は、少なくとも９０°の前進接触角、または最大４０ｍＮ／ｍの表面エネルギーの少なくとも１つを指す。
【０８１０】
「疎水性」液体モノマーなどの液体に関して、表面張力は最大４５ｍＮ／ｍ、より一般的には最大４０ｍＮ／ｍ、または最大３５ｍＮ／ｍでなければならない。
【０８１１】
本発明の明細書および後に続く特許請求の範囲のセクションで使用するとき、「自己乳化」という用語は、材料を特徴づけるために使用することができ、この材料の液滴は水中油型エマルションに配置された時に、エマルションが未攪拌状態で６０分間静置後最大５マイクロメートルのＤｖ５０を維持する。
【０８１２】
本発明で後に続く特許請求の範囲のセクションで使用するとき、用語「平均分子量」などは、重量平均分子量を指す。
【０８１３】
本発明の明細書および後に続く特許請求の範囲のセクションで使用するとき、合計厚さが最大１０μｍ、および長さが少なくとも５μｍの１つまたは複数のフィルムに対する「平均厚さ」という用語は、フィルムの少なくとも５μｍの長さにわたって、ＳＥＭ-ＦＩＢまたは同様の機器で熟練したオペレーターによって測定される平均厚さのことをいう。
【０８１４】
考察において、特に明記しない限り、本技術の実施形態の特徴または複数の特徴の条件または関係特性を修飾する「実質的に」および「約」などの形容詞は、条件または特徴が意図する適用の実施形態の操作に容認される許容範囲内、または実施される測定からおよび／または用いられる機器から予想される変動内に定義されることを意味すると理解される。さらに、特に断りのない限り、本開示で使用される用語は、関連用語の正確な意味から逸脱し得る誤差を有していると解釈されるべきであるが、本発明またはその関連部分が上述のように、そして当業者によって理解されるように作動し機能することを可能にするであろう。
【０８１５】
「約」という用語が数値の前にある場合、＋／−１０％、＋／−５％、またはさらにほんの＋／−１％を示すことを意図しており、すべての場合に正確な値を含むことを意味する。
【０８１６】
本発明をその特定の実施形態に関連して説明してきたが、多くの代替、修正、および変形が当業者にはすぐにわかることは明らかである。従って、添付の請求項の精神および広い範囲内のそのようなすべての代替、修正、および変形を包含することが意図されている。本明細書で言及されているすべての出版物、特許、および特許出願、２０１７年４月２日出願の英国特許出願第１７０５３１５．８号、２０１７年９月１３日出願の英国特許出願第１７１４７３０．７号、２０１７年１２月５日出願の英国特許出願第１７２０２６４．９号、２０１７年７月２４日に出願の米国仮特許出願第６２／５３６，３７８号および２０１８年１月１１日に出願の国際特許出願第ＰＣＴ／ＵＳ１８／１３４１１号は、個々の出版物、特許または特許出願が、参照により本明細書に組み込まれることが具体的かつ個別に示されているかのように同程度に本明細書にその全体が参照として組み込まれる。
【０８１７】
本明細書中で参照される特定のマークは、コモンローまたは第三者の登録商標である場合がある。これらのマークの使用は一例であり、説明的であるまたはこの開示の範囲をこのようなマークのみに関連する素材に限定すると解釈されるべきではない。例えば、２、３例を挙げると、アミノプロピルトリエトキシシラン（ＣＡＳ Ｎｏ. ９１９−３０−２）は、非限定的な例として、エボニック社のダイナシラン（登録商標）ＡＭＥＯ、モメンティブ社のシルケスト（登録商標）Ａ−１１００、ワッカーケミー社のジェニオシル（登録商標）ＧＦ ９３、および信越社のＫＢＥ−９０３として入手可能である。
【図１Ａ】
2020512989.tif 000024
【図１Ｂ】
2020512989.tif 000025
【図１Ｃ】
2020512989.tif 000026
【図１Ｄ】
2020512989.tif 000027
【図１Ｅ】
2020512989.tif 000028
【図１Ｆ】
2020512989.tif 000029
【図２Ａ】
2020512989.tif 000030
【図２Ｂ】
2020512989.tif 000031
【図２Ｃ】
2020512989.tif 000032
【図３】
2020512989.tif 000033
【図４】
2020512989.tif 000034
【図５Ａ】
2020512989.tif 000035
【図５Ｂ】
2020512989.tif 000036
【図５Ｃ】
2020512989.tif 000037
【国際調査報告】
2020512989.tif 000038
2020512989.tif 000039
2020512989.tif 000040